(57)【要約】  アクリル樹脂フィルムの製造方法は、アクリル樹脂と、ゴム粒子を含有するアクリル樹脂フィルムの製造方法であって、ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを調製する工程と、前記ドープを濾過精度が５〜１００μｍの範囲内であるフィルターを用いて濾過してドープを調製する工程と、前記濾過後のドープを支持体上に流延しウェブを剥離する工程と、前記ウェブを乾燥する工程とを有し、かつ、前記アクリル樹脂フィルムに対し７５度の角度で平行光線を入射し、光学くし幅を０．１２５ｍｍとした条件下で測定したとき、透過写像性Ｃ値を８０〜１００％の範囲内とする。
2020149206.tif 000002
【特許請求の範囲】
【請求項１】
アクリル樹脂と、ゴム粒子を含有するアクリル樹脂フィルムの製造方法であって、
ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを調製する工程と、
前記ドープを濾過精度が５〜１００μｍの範囲内であるフィルターを用いて濾過してドープを調製する工程と、
前記濾過後のドープを支持体上に流延しウェブを剥離する工程と、
前記ウェブを乾燥する工程とを有し、かつ、
前記アクリル樹脂フィルムに対し７５度の角度で平行光線を入射し、光学くし幅を０．１２５ｍｍとした条件下で測定したとき、透過写像性Ｃ値を８０〜１００％の範囲内とするアクリル樹脂フィルムの製造方法。
【請求項２】
前記コア・シェル構造を有するゴム粒子の含有量が、アクリル樹脂フィルムに対して、５〜２０質量％以内である請求項１に記載のアクリル樹脂フィルムの製造方法。
【発明の詳細な説明】
【技術分野】
【０００１】
本発明は、アクリル樹脂フィルムの製造方法に関し、特に、高耐久で強靭かつ表面及び内部において光学的乱れを起こさない均質なアクリル樹脂フィルムの製造方法に関する。
【背景技術】
【０００２】
近年、表示デバイスである液晶表示装置や有機エレクトロルミネッセンス表示装置用の偏光板保護フィルムや位相差フィルム等の光学フィルムや、タッチパネル用基材フィルムやガスバリアー性基材フィルム等の基材フィルムのみならず、ナノインプリント用基板フィルムやフレキシブル電子回路用基板フィルム等の基板フィルムなど、高透明性、高機能性及び軽量化を実現した可撓性を有する樹脂フィルムへの要望は大きい。【０００３】
中でも、低吸湿性に加え、優れた透明性や寸法安定性を示すことから、光学フィルムとしてアクリル樹脂が好適に用いられている。
特に、より強靭で高耐久なフィルムの要求が高まっていることから、アクリル樹脂について、ガラス転移温度が高く、かつ、高分子量が求められるようになっている。
アクリル樹脂のメチルメタクリレート比率を高め、高分子量とすることで、揮発成分の揮発量を温度で制御し、耐熱性に優れ、スジや段ムラを抑制した技術が開示されている（例えば、特許文献１参照）。【０００４】
また、アクリル樹脂フィルムにおいて、衝撃を吸収し強度を向上させるためにゴム粒子を分散含有することが知られているが、アクリル樹脂が高分子量で分子量分布を持つこと、ゴム粒子の分散・凝集状態に伴うアクリル樹脂との相互作用にも分布を持つことが影響し、ドープが高粘度になり、かつ、局所粘度分布を持つ。このように局所粘度分布を持つことによって、溶液流延での微小な流動性分布、レベリング分布、乾燥被膜の硬さ分布が起こり、フィルム表面に微小な凹凸を形成して、写像性（例えば、フィルム表面に映る蛍光灯反射像の直線性）が劣化する。また、前記ゴム粒子は、十分に光散乱を起こさないよう考慮された一次粒径になっているが、粗大な軟凝集又は粗密分布があると、見かけ上の粗大粒子となり、光学的なレンズの効果を発現するため、表面の凹凸に限らずフィルム内部の分布が光学的な乱れを引き起こす。
一方で、光学フィルムは、タッチパネルなどの電子回路基板やフレキシブルディスプレイのウィンドウフィルムなどに展開されており、透明性や接着性を主な課題としていた偏光板保護フィルムや位相差フィルムの用途に加えて、ウェット／ドライ塗工やナノ微細加工の適性を加えて求められるようになったので、微細な凹凸のない表面構造が必要になる。
【先行技術文献】
【特許文献】
【０００５】
【特許文献１】国際公開第２０１５／０６４７３２号
【発明の概要】
【発明が解決しようとする課題】
【０００６】
本発明は、上記問題・状況に鑑みてなされたものであり、その解決課題は、高耐久で強靭かつ表面及び内部において光学的乱れを起こさない均質なアクリル樹脂フィルムの製造方法を提供することである。
【課題を解決するための手段】
【０００７】
本発明者は、上記課題を解決すべく、上記問題の原因等について検討する過程において、コア・シェル構造を有するゴム粒子の添加条件、ドープの濾過精度及び透過写像性を一定範囲内とすることにより、高耐久で強靭かつ表面及び内部において光学的乱れを起こさない均質なアクリル樹脂フィルムの製造方法を提供することができることを見いだし本発明に至った。
すなわち、本発明に係る上記課題は、以下の手段により解決される。【０００８】
１．アクリル樹脂と、ゴム粒子を含有するアクリル樹脂フィルムの製造方法であって、
ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを調製する工程と、
前記ドープを濾過精度が５〜１００μｍの範囲内であるフィルターを用いて濾過してドープを調製する工程と、
前記濾過後のドープを支持体上に流延しウェブを剥離する工程と、
前記ウェブを乾燥する工程とを有し、かつ、
前記アクリル樹脂フィルムに対し７５度の角度で平行光線を入射し、光学くし幅を０．１２５ｍｍとした条件下で測定したとき、透過写像性Ｃ値を８０〜１００％の範囲内とするアクリル樹脂フィルムの製造方法。【０００９】
２．前記コア・シェル構造を有するゴム粒子の含有量が、アクリル樹脂フィルムに対して、５〜２０質量％以内である第１項に記載のアクリル樹脂フィルムの製造方法。
【発明の効果】
【００１０】
本発明の上記手段により、高耐久で強靭かつ表面及び内部において光学的乱れを起こさない均質なアクリル樹脂フィルムの製造方法を提供することができる。【００１１】
本発明の効果の発現機構又は作用機構については、明確にはなっていないが、以下のように推察している。
本発明においては、アクリル樹脂のガラス転移温度（Ｔｇ）、重量平均分子量、コア・シェル構造を有するゴム粒子の添加条件、及びドープの濾過精度を所定の範囲内に制御し、なおかつ透過写像性を所定の範囲内とすることにより、ドープの粘度が適切な状態に制御され、ドープ内の場所における、局所粘度分布が減少し、均質化したため、溶液流延での微小な流動性分布、レベリング分布、乾燥被膜の硬さ分布が減少し、本発明の課題が解決したものと推察される。
【図面の簡単な説明】
【００１２】
【図１】本発明のアクリル樹脂フィルムの製造方法に用いられる製造装置の模式図
【図２】本発明のアクリル樹脂フィルムの製造方法を実施する溶液流延製膜装置の概略図
【図３】流延膜と無端支持体との間に介在膜を形成する模式図
【図４】本発明のアクリル樹脂フィルムの製造方法において使用されるテンター延伸装置の一例を模式的に示す概略平面図
【図５】同テンター延伸装置の別の例を模式的に示す概略平面図
【図６】本発明に用いられるテンタークリップの概略図
【図７】本発明のアクリル樹脂フィルムの製造方法に用いられる斜め延伸を説明するための概略図
【図８】本発明の一実施形態の延伸装置の概略図
【図９】巻取装置の概略を示す側面図
【図１０】巻取装置の概略を示す平面図
【図１１】バンドの溶接部とフィルムの溶接部上形成領域との関係を示す説明図（Ａ）はバンドの溶接部と流延膜との関係を示す平面図、（Ｂ）はフィルムの平面図
【図１２】乾燥工程から巻取り工程までの概略図
【図１３】送風式除電装置を用いた除電方法を表す説明図
【図１４】アクリル樹脂フィルムと包材を示す斜視図
【図１５】包装体の実施形態を示す斜視図
【図１６】本実施形態の作用の説明図
【図１７】巻き芯へのフィルム先端の取り付け状態を示す斜視図
【図１８】巻き芯へのフィルム先端の取り付け状態を示す平面図
【図１９】フィルム先端部にフィルムが３回巻かれた状態の断面図
【図２０】第２実施形態の断面図
【図２１】第３実施形態の断面図
【図２２】同実施形態のフィルム巻取り状態の断面図
【図２３】第４実施形態の断面図
【図２４】フィルム先端の傾斜角度を変えた別の実施形態における巻き芯へのフィルム先端の取り付け状態を示す平面図
【図２５】フィラメントワインディング法による巻取コアを製造する方法を説明するための概略図
【図２６】シートワインディング法による巻取コアを製造する方法を説明するための概略図
【図２７】フィルムの両端部にテープを巻き付けて巻き取ったフィルムロールを示す図
【図２８】エンボス加工又はスリット目加工が施されたテープの表面と断面とを示す図
【図２９】（Ａ）は本発明のアクリル樹脂フィルムが有し得るエンボス領域の一例の概略模式図であり、（Ｂ）は（Ａ）のフィルムの幅手方向に対する垂直断面透視図であり、（Ｃ）は（Ａ）のフィルムにおけるエンボス領域を説明するための概略模式図
【図３０】（Ａ）は本発明のアクリル樹脂フィルムが有し得るエンボス領域の一例の概略模式図であり、（Ｂ）は（Ａ）のフィルムの幅手方向に対する垂直断面透視図であり、（Ｃ）は（Ａ）のフィルムにおけるエンボス領域を説明するための概略模式図
【図３１】（Ａ）は本発明のアクリル樹脂フィルムが有し得るエンボス領域の一例の概略模式図であり、（Ｂ）は（Ａ）のフィルムの幅手方向に対する垂直断面透視図であり、（Ｃ）は（Ａ）のフィルムにおけるエンボス領域を説明するための概略模式図
【図３２】（Ａ）は本発明のアクリル樹脂フィルムが有し得るエンボス領域の一例の概略模式図であり、（Ｂ）は（Ａ）のフィルムの幅手方向に対する垂直断面透視図であり、（Ｃ）は（Ａ）のフィルムにおけるエンボス領域を説明するための概略模式図
【図３３】フィルム製造ラインの概略図
【図３４】巻取装置の平面図
【図３５】巻芯の円周方向に対するフィルムの応力と巻長との関係を示すグラフ
【図３６】巻芯の円周方向に対するフィルムの応力の説明図
【図３７】ストレート巻きで巻き取ったときの面圧と巻長との関係を示すグラフ
【図３８】オシレート巻きで巻き取ったときの面圧と巻長との関係を示すグラフ
【図３９】巻取装置の作用を示すフローチャート
【図４０】フィルム製膜ラインの一例を示した概略図
【図４１】無機ガスバリアー層の形成に用いられるプラズマＣＶＤ装置の一例を示す模式図
【図４２】偽造防止媒体Ａの作製時のパターン露光を示す図
【図４３】偽造防止媒体Ａに偏光板を介して観察されるパターンの拡大図
【図４４】偽造防止媒体Ｂの作製時のパターン露光で用いたフォトマスクを示す図
【図４５】偽造防止媒体Ｂの遅相軸のパターンを示す図
【発明を実施するための形態】
【００１３】
本発明のアクリル樹脂フィルムの製造方法は、アクリル樹脂と、ゴム粒子を含有するアクリル樹脂フィルムの製造方法であって、ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを調製する工程と、前記ドープを濾過精度が５〜１００μｍの範囲内であるフィルターを用いて濾過してドープを調製する工程と、前記濾過後のドープを支持体上に流延しウェブを剥離する工程と、前記ウェブを乾燥する工程とを有し、かつ、前記アクリル樹脂フィルムに対し７５度の角度で平行光線を入射し、光学くし幅を０．１２５ｍｍとした条件下で測定したとき、透過写像性Ｃ値を８０〜１００％の範囲内とすることを特徴とする。
この特徴は、下記各実施形態に共通する技術的特徴である。
【００１４】
本発明の実施態様としては、本発明の効果発現の観点から前記コア・シェル構造を有するゴム粒子の含有量が、アクリル樹脂フィルムに対して、５〜２０質量％以内であることが好ましい。
【００１５】
以下、本発明とその構成要素及び本発明を実施するための形態・態様について説明をする。なお、本願において、「〜」は、その前後に記載される数値を下限値及び上限値として含む意味で使用する。
【００１６】
［本発明のアクリル樹脂フィルムの製造方法の概要］
本発明のアクリル樹脂フィルムの製造方法は、アクリル樹脂と、ゴム粒子を含有するアクリル樹脂フィルムの製造方法であって、ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを調製する工程と、前記ドープを濾過精度が５〜１００μｍの範囲内であるフィルターを用いて濾過してドープを調製する工程と、前記濾過後のドープを支持体上に流延しウェブを剥離する工程と、前記ウェブを乾燥する工程とを有し、かつ、前記アクリル樹脂フィルムに対し７５度の角度で平行光線を入射し、光学くし幅を０．１２５ｍｍとした条件下で測定したとき、透過写像性Ｃ値を８０〜１００％の範囲内とすることを特徴とする。
【００１７】
本発明においては、アクリル樹脂のガラス転移温度（Ｔｇ）、重量平均分子量、コア・シェル構造を有するゴム粒子の添加条件、ドープの濾過精度及び透過写像性を上記の範囲内とすることにより、ドープの粘度が適切な状態に制御され、ドープ内の場所における、局所粘度分布が減少し、均質化することができるため、溶液流延での微小な流動性分布、レベリング分布、乾燥被膜の硬さ分布が減少し、高耐久で強靭かつ表面及び内部において光学的乱れを起こさない均質なアクリル樹脂フィルムの製造方法を提供することができる。
【００１８】
＜微粒子及びゴム粒子＞
本発明に係るアクリル樹脂フィルムは微粒子のうちゴム粒子を必須成分とする。ただしゴム粒子以外の微粒子も適宜好ましく使用できる。特に好ましいのはフィルムのアンチブロッキング剤として使用されるマット剤である。マット剤として用いられる微粒子には無機微粒子と有機微粒子がある。有機微粒子に好ましく用いられる材質としてはアクリル系のものがあり、本発明のゴム粒子と区別のつきにくいものもあるため、本発明のゴム粒子はガラス転移温度が室温すなわち２５℃以下のものと定める。ガラス転移温度が２５℃より高い場合は、本発明のゴム粒子として適当ではない。
【００１９】
＜透過写像性＞
本発明に係る透過写像性は写像性測定器（例えば、スガ試験機（株）製の写像性測定器  ＩＣＭ−１Ｔ）を用いて測定する。アクリル樹脂フィルムの試験片に対し７５度の角度で平行光線を入射し、光学くし幅を０．１２５ｍｍとした条件下で測定することとする。なお、試験片の透過光の光学軸に直交する光学くしを移動させて、光学軸上にくしの透過部分があるときの光量（Ｍ）とくしの遮光部分があるときの光量（ｍ）を求め、両者の差（Ｍ−ｍ）と和（Ｍ＋ｍ）との比率（Ｃ値（％））が、像鮮明度の尺度となる。
Ｃ値が、８０％以上であることが好ましく、９０％以上であることが特に好ましい。
【００２０】
［アクリル樹脂フィルムの製造装置及び製造方法］
本発明に係るアクリル樹脂フィルムの製造に用いることのできる製造装置について説明する。
アクリル樹脂フィルムの製造装置は特に限定されるものではなく、一般的な溶液流延法による製膜装置を用いることができる。
【００２１】
図１は、本発明に好ましいアクリル樹脂フィルムの製造方法に用いられる装置の模式図である。
【００２２】
アクリル樹脂は、仕込釜４１にて適当量の有機溶媒にて溶解され、濾過器４４へ送液されて大きな凝集物を除去し、ストックタンク４２へ送液する。その後、ストックタンク４２より主ドープ溶解釜１へ各種添加液（例えば可塑剤やマット剤や紫外線吸収剤等）を添加して主ドープを調製する。
【００２３】
添加剤として、可塑剤やマット剤や紫外線吸収剤等は、添加剤仕込み釜にて溶媒で撹拌、希釈して添加液とした後、仕込釜４１へと適宜添加される。
【００２４】
主ドープは、ダイ３０より無端支持体３１上へ流延され、剥離位置３３で剥離されてウェブと形成し、多数のローラーにて搬送された後、テンター装置３４にて延伸される。延伸されたウェブはローラー乾燥装置３５にて多数の搬送ローラー３６により乾燥されながら搬送され、巻取り装置３７で巻き取られる。
【００２５】
不図示だが、工程中にはフィルム幅を調整するためのスリット装置、フィルム端部に凹凸を付与してフィルムの貼り付き故障を改善するためのエンボス装置を適宜設けることが好ましい。
【００２６】
また、特開２０００−３０１５５５号公報、特開２０００−３０１５５８号公報、特開平７−０３２３９１号公報、特開平３−１９３３１６号公報、特開平５−０８６２１２号公報、特開昭６２−０３７１１３号公報、特開平２−２７６６０７号公報、特開昭５５−０１４２０１号公報、特開平２−１１１５１１号公報、及び特開平２−２０８６５０号公報等の各公報に記載のセルロースアシレートフィルム製膜技術を本発明に応用できる。
【００２７】
本発明のアクリル樹脂フィルムの製造方法は、ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを作製する工程と、前記ドープを濾過精度５〜１００μｍのフィルターを用いて濾過したドープを作製する工程と、前記濾過後のドープを支持体上に流延しウェブを剥離する工程と、前記ウェブを乾燥する工程と、を有する。
【００２８】
各工程について詳細に説明する。以下、「アクリル樹脂フィルム」は、単に「フィルム」という場合がある。
【００２９】
（０）原材料貯蔵・供給工程
本発明に係るアクリル樹脂フィルムの製造工程には、その原材料について、流通・供給される包装形態で貯蔵する工程、包装を解いてサイロやタンク等に貯蔵する工程、さらに別のサイロやタンク等に移送する工程等を備えることが好ましい。
原材料の流通・供給時の包装形態としては、紙袋、フレコンバッグ、コンテナ、タンクローリー等特に制限されないが、保存中の温度・湿度・紫外線・酸素を遮断する包装形態が特に好ましい。
アクリル樹脂は他の樹脂に比べ比較的ガラス転移温度が低いためブロッキングを起こしやすい。貯蔵環境条件については、低温、低湿かつ低荷重であることが好ましい。このため必要以上に大容量のサイロを用いることは好ましくない。なお、低湿環境下では粉塵爆発の懸念もあり、貯蔵容器・移送管の接地や場合によって不活性ガスによる置換なども好ましく行われる。
原料のアクリル樹脂は製造（合成）時のロットバラツキによる重量平均分子量の変動がある。ロット切り替え時にドープの粘度が変動することを避けるため、多数ロットを別々の貯蔵容器に貯蔵し、重量平均分子量が平準化するようにロットどうしをブレンドして用いることが好ましい。少なくともサイロ２基にそれぞれ別ロットを貯蔵し、一方と他方とのロットブレンド量がグラデーションを持つ形で次工程に供給することで、ドープ粘度が急激に変化することを避けることが可能である。
本発明に係るアクリル樹脂フィルムの原材料としては、自己返材も含まれる。返材も他の原材料と同様な保管状態を取ることが好ましい。返材は通常、フレーク状のフィルム砕片であり、さらにブロッキングを起こしやすいため注意が必要である。
原材料の移送方法については、自由落下による移送、エアによる配管内空送、スクリューフィーダーや振動フィーダーによる移送など、特に制限されない。粉塵爆発の懸念を避けるため、摩擦帯電低減のため除電・接地したり、酸素濃度を低減するため原材料の配管内充填率を上げたり不活性ガスで置換したりすることが好ましい。特に返材は流動性が良好ではないため、強制排出のできるスクリューフィーダーが好ましい。
移送時の計量は、フィーダー回転による管理でもよいが、受け容器の重量を計測するロードセル方式が好ましい。
【００３０】
（１）ドープ調製工程（溶解工程）
アクリル樹脂に対する良溶媒を主とする有機溶媒に、溶解釜中で当該アクリル樹脂、場合によって、可塑剤や各種機能発現剤（例えば、酸化防止剤、光安定剤、紫外線吸収剤、リターデーション調整剤、剥離促進剤、赤外吸収剤、マット剤など）を撹拌しながら溶解しドープを形成する工程、又は当該アクリル樹脂溶液に、前記可塑剤や各種機能発現剤を溶液した溶液を混合して主溶解液であるドープを調製する工程である。
本発明においては、ガラス転移温度（Ｔｇ）が１２０〜１８０℃の範囲内で、かつ、重量平均分子量が３０万〜４００万のアクリル樹脂と、コア・シェル構造を有するゴム粒子とを含有するドープを調製することを特徴とする。
【００３１】
本発明に係るアクリル樹脂フィルムを溶液流延法で製造する場合、ドープを調製するのに有用な有機溶媒は、アクリル樹脂及びその他の化合物を同時に溶解するものであれば制限なく用いることができる。
【００３２】
例えば、塩素系有機溶媒としては、ジクロロメタン、非塩素系有機溶媒としては、酢酸メチル、酢酸エチル、酢酸アミル、アセトン、テトラヒドロフラン、１，３−ジオキソラン、１，４−ジオキサン、シクロヘキサノン、ギ酸エチル、２，２，２−トリフルオロエタノール、２，２，３，３−ヘキサフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノール、ニトロエタン等を挙げることができ、例えば主たる溶媒として、ジクロロメタン、酢酸メチル、酢酸エチル、アセトンを好ましく使用することができ、ジクロロメタン又は酢酸エチルであることが特に好ましい。
【００３３】
ドープには、上記有機溶媒の他に、１〜４０質量％の範囲の炭素原子数１〜４の直鎖又は分岐鎖状の脂肪族アルコールを含有させることが好ましい。ドープ中のアルコールの比率が高くなるとウェブがゲル化し、金属製の無端支持体からの剥離が容易になり、また、アルコールの割合が少ないときは非塩素系有機溶媒系での環状ポリオレフィン及びその他の化合物の溶解を促進する役割もある。本発明に係るアクリル樹脂フィルムの製膜においては、得られるアクリル樹脂フィルムの平面性を高める点から、アルコール濃度が０．５〜１５．０質量％の範囲内にあるドープを用いて製膜する方法を適用することができる。
【００３４】
特に、ジクロロメタン、及び炭素数１〜４の直鎖又は分岐鎖状の脂肪族アルコールを含有する溶媒に、アクリル樹脂及びその他の化合物を、計１５〜４５質量％の範囲で溶解させたドープ組成物であることが好ましい。
【００３５】
炭素原子数１〜４の直鎖又は分岐鎖状の脂肪族アルコールとしては、メタノール、エタノール、ｎ−プロパノール、ｉｓｏ−プロパノール、ｎ−ブタノール、ｓｅｃ−ブタノール、ｔｅｒｔ−ブタノールを挙げることができる。これらの内ドープの安定性、沸点も比較的低く、乾燥性もよいこと等からメタノール及びエタノールが好ましい。
【００３６】
アクリル樹脂や可塑剤や機能発現剤の溶解には、常圧で行う方法、主溶媒の沸点以下で行う方法、主溶媒の沸点以上で加圧して行う方法、特開平９−９５５４４号公報、特開平９−９５５５７号公報、又は特開平９−９５５３８号公報に記載の如き冷却溶解法で行う方法、特開平１１−２１３７９号公報に記載されている高圧で行う方法等種々の溶解方法を用いることができるが、特に主溶媒の沸点以上で加圧して行う方法が好ましい。
【００３７】
また、アクリル樹脂や添加剤は、特開２０１１−１４３３６０号公報の図５に示す混合装置を用いることが好ましい。当該混合装置は、液体及び固形物を混合する混合槽に液体を供給するための液体供給管であって、液体が注入される一つ以上の枝管、及び該枝管に連通され、枝管に注入された液体を混合槽に供給する一つの主管を有し、主管軸方向からの投影図において、枝管内の液体移動方向が、主管における枝管との連通位置からの主管半径方向との間で傾斜角を有するように、枝管が配置されている。このような枝管を有する固形物導入管より導入されることが、異物を低減する観点から好ましい。
【００３８】
具体的には、可塑剤、紫外線吸収剤、マット剤、酸化防止剤などの添加剤の溶液はそれぞれ独立して、好ましくは前記公報の図５に示す固形物導入管５より添加され、主溶媒に溶解又は分散されてドープを構成する。
【００３９】
アクリル樹脂の溶解に用いる加圧容器の種類は、特に問うところではなく、所定の圧力に耐えることができ、加圧下で加熱、撹拌ができればよい。加圧容器には、その他、圧力計、温度計などの計器類を適宜配設する。加圧は窒素ガスなどの不活性気体を圧入する方法や、加熱による溶媒の蒸気圧の上昇によって行ってもよい。加熱は外部から行うことが好ましく、例えばジャケットタイプのものは温度コントロールが容易で好ましい。
【００４０】
溶媒を添加しての加熱温度は、使用する溶媒の沸点以上で、２種類以上の混合溶媒の場合は、沸点が低い方の溶媒の沸点以上の温度に加温しかつ該溶媒が沸騰しない範囲の温度が好ましい。加熱温度が高すぎると、必要とされる圧力が大きくなり、生産性が悪くなる。好ましい加熱温度の範囲は２０〜１２０℃であり、３０〜１００℃が、より好ましく、４０〜８０℃の範囲がさらに好ましい。また圧力は、設定温度で、溶媒が沸騰しないように調整される。
原材料を溶解釜に移送し添加する順序としては、ある程度の有機溶媒が溶解釜にある状態で、粉体の原材料、特にアクリル樹脂を添加することが好ましい。また、原材料の全量を一気に投入すると比重の軽い原材料が液面付近に集結して継子が発生し、溶解時間が長くなるため、一つの釜に投入する原材料を１００％としたときに、０．１〜１０％／分となる投入速度に調整することが好ましい。
粉体を添加する投入口は、有機溶媒の蒸気との接触で粉体どうしが溶着し塊になることがある。このため添加中は有機溶媒の蒸気が別の場所へ誘導されるようベントすることが好ましい。また投入口に固化物が付着しないよう、内面テフロン（登録商標）加工することも好ましい。
また、比重の大きな有機溶媒（例えば、メチレンクロライドなど）を使用する場合、樹脂との比重差から、釜の下部にはアクリル樹脂が行き届かず有機溶媒リッチとなる傾向がある。ドープの均一性を確保するため溶解釜の形状としてはデッド部が無いように設計すること、もしくはデッド部にも対流がまわるように撹拌を設計することが好ましい。
【００４１】
本発明に係るアクリル樹脂ドープの調製装置は、該装置が貯蔵槽、熱交換器及び循環路を有し、該貯蔵槽と該熱交換器が該循環路を介して連結していることが好ましい。循環路を介して連結しているとは、貯蔵槽と熱交換器との間に循環路があり、また熱交換器と貯蔵槽との間に循環路があるということである。循環路は熱交換可能になっていていてもよく、循環路が熱交換器を兼ねる場合もある。ドープは貯蔵槽のドープ排出口から熱交換器を経て貯蔵槽に戻ってもよいし、貯蔵槽のドープ排出口以外の口から熱交換器を経て貯蔵槽に戻ってもよい。又は循環路を備えたドープ調製装置を二つ以上つなげてもよい。この場合、二つ目の貯蔵槽ではさらに溶媒を追加してもよい。循環路は効率的に溶解時間を短縮する機能を有しており、完全溶解の能力も有している。一般に、循環器を設けた溶解容器では、単に循環しているだけで、溶解状態にするには時間がかかり過ぎる。一方、溶液に熱を短時間加える熱交換器では、ドープにゲルが発生しやすく完全溶解するには時間が短過ぎる。
【００４２】
本発明に用いられる貯蔵槽は、ジャケットを該槽の内部又は外部に装備し、下記のようなせん断力を有する撹拌機を有する耐圧容器であることが、ドープをより均一化するのに好ましい。
さらに、ドープの気液界面や貯蔵槽の壁面には、ドープが乾燥して形成された乾燥皮膜が発生しやすく、これが流出することによるフィルム故障がしばしば問題となる。これを防止するために、貯蔵槽内の有機溶媒の蒸気圧を制御し、飽和蒸気圧状態にすることが好ましい。具体的には、有機溶媒をミスト状に噴霧する装置を貯蔵槽内に導入し、飽和蒸気圧に対して必要十分に作動するよう制御することが好ましい。
【００４３】
アクリル樹脂と溶媒とを混合し溶解する過程で、９．８〜９．８×１０５Ｎのせん断力をかけて撹拌することが好ましい。上記せん断力の範囲で撹拌することは、粉体凝集物ができる間もなく、またできたとしても粉体凝集物を粉砕して溶解することができる。９．８Ｎ未満のせん断力では撹拌力が弱く分散効率が悪く、また、９．８×１０５Ｎを超える分散物が細かくなり過ぎ、後の濾過工程で目詰まりが生じ、濾過効率を著しく低下させてしまう。せん断力は駆動モーターＭの回転数で制御することができる。
【００４４】
アクリル樹脂の溶解後は、冷却しながら容器から取り出すか、又は容器からポンプ等で抜き出して、熱交換器などで冷却し、得られたポリマーのドープを製膜に供するが、このときの冷却温度は、常温まで冷却してもよい。
【００４５】
ドープ中のアクリル樹脂の濃度は、１０〜４０質量％の範囲であることが好ましい。溶解中又は後のドープに化合物を加えて溶解及び分散した後、濾材で濾過し、脱泡して送液ポンプで次工程に送る。
【００４６】
（含水率）
また、ドープ調製工程では、製造開始時から定常運転までの立ち上げ時は含水率が２．０〜５．０質量％、定常運転時は含水率が０．１〜２．０質量％となるように調整することが、ドープの安定性やフィルムの透明性の観点から、好ましい。
【００４７】
前記立ち上げ時の含水率をドープ全量に対して０．６〜２．０質量％の範囲内にする方法としては、樹脂中の含水率とアルコール中の含水率の合計から、ドープ中の含水率を算出し、不足分は溶媒に混合したのちドープとして調合する方法がある。
【００４８】
前記立ち上げ時はそのラインスピードが遅いことから、含水率がドープ全量に対して２．０質量％より小さいと、剥離する前にウェブが無端支持体から剥がれやすくなる。フィルムが剥がれてしまうと、再び立ち上げを行わなければならず、生産性が悪化してしまう。また、前記含水率が５．０質量％より大きいと、アクリル樹脂の溶媒に対する溶解性が悪くなり無端支持体汚れが生じやすくなる。
【００４９】
前記立ち上げ時から定常運転時においてドープの含水率を０．６〜２．０質量％の範囲内に下げる手段としては、前記所定のアクリル樹脂、その他の添加剤をインライン添加することで調整すること、樹脂中の含水率とアルコール中の含水率の合計から、ドープ中の含水率を算出し、調整した低含水率のドープを、ラインに流していくことで含水率を徐々に下げること等が挙げられる。
【００５０】
本発明で用いるドープは、アクリルの高分子量化に伴い、１００，０００Ｐａ・ｓといった高粘度になりやすい。高粘度ドープを高流量で送液するため、送液管の管径は直径１００ｍｍ以上、耐圧は２０ｋｇ以上とすることが好ましい。また、送液ポンプも上記の高粘度ドープに対応した能力のものを選定することが好ましい。さらに、送液中の微粒子の凝集やドープのゲル化を防止するため、送液管の途中にスタチックミキサを設置することも好ましい。
【００５１】
また、アクリル樹脂溶解工程に微粒子を添加する場合の溶解混合は、主溶媒の沸点以上、同沸点＋５０℃以下の温度で行うのが、好ましい。このように、アクリル樹脂溶解工程における微粒子の溶解混合の温度を、主溶媒の沸点＋５０℃以下の温度に規定することにより、異物発生率を、ドープの溶解混合工程において確実に抑えることができる。
【００５２】
また、アクリル樹脂溶解工程における微粒子の溶解混合を、３０〜３００分の範囲の時間行うのが、好ましい。このように、アクリル樹脂溶解工程における微粒子の溶解混合の時間を規定することにより、アクリル樹脂フィルムにおける微粒子の変動係数（分布）の劣化がなく、また異物故障等生産適性上の観点からも好ましい。
【００５３】
さらに、アクリル樹脂の溶解工程で添加する微粒子を、アクリル樹脂の溶解釜への添加中か、又は添加後、アクリル樹脂が溶解釜で完全溶解される前までに添加するのが、好ましい。このように、アクリル樹脂の溶解工程での微粒子の添加のタイミングを規定することにより、アクリル樹脂溶液（ドープ）に含有される微粒子の添加起因による異物発生率を、ドープの溶解混合工程において確実に抑えることができて、その後の濾過工程でのフィルターへの負担を大幅に軽減し、異物の発生がなく、生産性にも優れている。
【００５４】
本発明のアクリル樹脂フィルムの製造方法においては微粒子の分散液をあらかじめ調製し、この微粒子分散液を、アクリル樹脂を主溶媒に溶解させる工程で添加し、添加後、主溶媒の沸点以上の温度で溶解混合することが好ましい。
【００５５】
微粒子を分散するときに使用する溶媒は、アクリル樹脂の製膜時に用いられる有機溶媒を用いることができる。特にアルコールが好ましく、例えば、メタノール、エタノール、ｎ−プロパノール、ｉｓｏ−プロパノール、ｎ−ブタノール、ｓｅｃ−ブタノール、ｔｅｒｔ−ブタノール等の炭素原子数１〜８の等が挙げられる。
【００５６】
微粒子を溶媒と混合して分散するときの微粒子の濃度は、５〜３０質量％が好ましく、８〜２５質量％がさらに好ましく、１０〜１５質量％が最も好ましい。微粒子分散液中の微粒子濃度は、高い方が、添加量に対する液濁度は低くなる傾向があり、ヘイズ、凝集物が良化するため好ましい。
【００５７】
微粒子を溶媒と少量の樹脂とを混合して分散するときの微粒子の濃度は、０．５〜２０質量％が好ましく、１〜５質量％がさらに好ましく、１〜３質量％が最も好ましい。樹脂の濃度は、２〜１０質量％が好ましく、３〜７質量％がさらに好ましく、４〜６質量％が最も好ましい。この範囲が微粒子の分散性に優れるため好ましい。なお、微粒子の含有量の少ない方が、低粘度で取り扱いやすく、微粒子の含有量の多い方が、添加量が少なく、主ドープへの添加が容易になるため、上記の範囲が好ましい。
【００５８】
微粒子を分散する分散機は、通常の分散機が使用できる。分散機は、大きく分けてメディア分散機とメディアレス分散機に分けられる。微粒子の分散には、メディアレス分散機がヘイズが低く好ましい。
【００５９】
メディア分散機としては、ボールミル、サンドミル、ダイノミルなどが挙げられる。メディアレス分散機としては、超音波型、遠心型、高圧型などがあるが、本発明においては、高圧分散装置が好ましい。高圧分散装置は、微粒子と溶媒を混合した組成物を、細管中に高速通過させることで、高剪断や高圧状態など特殊な条件を作りだす装置である。高圧分散装置で処理することにより、例えば、管径１〜２０００μｍの細管中で装置内部の最大圧力条件が９．８×１０２Ｎ以上であることが好ましい。さらに好ましくは１．９６×１０３Ｎ以上である。またその際、最高到達速度が１００ｍ／ｓｅｃ以上に達するもの、伝熱速度が１００ｋｃａｌ／ｈｒ以上に達するものが好ましい。
【００６０】
上記のような高圧分散装置には、ＭｉｃｒｏｆｌｕｉｄｉｃｓＣｏｒｐｏｒａｔｉｏｎ社製の超高圧ホモジナイザー（２商品名マイクロフルイダイザー）又はナノマイザー社製ナノマイザー、又はウルトラタラックスがあり、他にもマントンゴーリン型高圧分散装置、例えばイズミフードマシナリ製ホモゲナイザー、三和機械株式会社製、品番ＵＨＮ−０１等が挙げられる。
溶解釜の中に高剪断を与える分散羽根を設置し、添加した分散液の分散状態をさらに制御するようドープ溶解釜中で分散することも好ましく行われる。
【００６１】
アクリル樹脂フィルムに含まれる微粒子中の、例えばシリカ（Ｓｉ）分含量は、絶乾したアクリル樹脂フィルムをマイクロダイジェスト湿式分解装置（硫硝酸分解）、アルカリ溶融で前処理を行った後、ＩＣＰ−ＡＥＳ（誘導結合プラズマ発光分光分析装置）を用いて分析を行うことによって求めることができる。
【００６２】
本発明のアクリル樹脂フィルムの製造方法では、アクリル樹脂の溶解工程で添加する微粒子分散液に、アクリル樹脂と同じ樹脂が溶解混合されており、微粒子分散液の固形物比率が、溶解工程で溶解するアクリル樹脂溶液（ドープ）の固形物比率の０．１〜０．５倍であることが好ましい。
【００６３】
このように、微粒子分散液に、微粒子の他にアクリル樹脂が含まれていることにより、分散液の粘度が調整され、停滞安定性に優れる点で好ましい。
【００６４】
さらに、共流延を行うために、特開２００９−０７２９６３号公報の図２に示すように、ドープ調製を複数種類同時に調製できる装置を用いることも好ましい。当該公報の図２においては、原料ドープ１１は、送液ポンプＰ３、Ｐ４、Ｐ５により、中間層用、支持体面用、エアー面用の三つのドープ流路３３、３４、３５を送液される。そして、中間層用ドープ流路３３においては、送液ポンプＰ６によりストックタンク３６に貯留された添加剤液１３が添加された後、インラインミキサー３９、剪断混合器４３により原料ドープ１１と添加剤液１３とが混合されて中間層用ドープ１６が生成される。同様に、支持体面用ドープ流路３４においては、原料ドープ１１と添加剤液１４とがインラインミキサー４０、剪断混合器４４により混合されて支持体面用ドープ１７が生成され、エアー面用ドープ流路３５においては、原料ドープ１１と添加剤液１５とがインラインミキサー４１、剪断混合器４５により混合されてエアー面用ドープ１８が生成される。なお、必要に応じ、支持体面用、エアー面用のドープ流路３４、３５において、ドープのＴＡＣ濃度を調節するための希釈液を添加してもよい。
【００６５】
以上の方法により、上記公報の図２で示すように、例えばアクリル樹脂濃度が５〜４０質量％の３種類のドープ１６、１７、１８を製造することができる。そして、生成された３種類のドープ１６、１７、１８は、濾過器を通して流延部へ送られる。
【００６６】
（２）濾過工程
本発明のアクリル樹脂フィルムの製造方法において、光学的均一性を確保しなおかつ異物故障を低減する観点から、ドープの濾過は重要な工程である。
本発明においては、前記ドープを濾過精度が５〜１００μｍの範囲内であるフィルターを用いて濾過してドープを調製することを特徴とする。
【００６７】
本発明において、アクリル樹脂溶液（ドープ）の濾過は、ドープを、前記主たる溶媒の１気圧における沸点以上の温度で濾過することにより、ドープ中のゲル状異物を取り除くことができるため好ましい。好ましい温度範囲は４０〜１２０℃であり、４５〜７０℃が、より好ましく、４５〜６０℃の範囲であることがさらに好ましい。ドープのろ過の観点では、特開２０１２−５６１０３号公報の光学フィルムの製造方法も好ましく用いられる。
【００６８】
濾過器では、ドープを、例えば９０％捕集粒子径が微粒子の平均粒子径の１０〜１００倍の濾材で、濾過する。
【００６９】
濾過の方法にはいくつかの手段があるが、アクリル樹脂のドープの濾過は、フィルタープレスやディスクフィルターが適しており、特に濾過面積を広くとれる点で、フィルタープレス方式の濾過が、生産性の観点から適している。
図２に濾過のフローの一例を示す。
図２に示すように、アクリル樹脂を溶解した溶液（ドープ）は、溶解釜（図示略）から静置タンク（ストックタンク）１０３に一旦貯えられる。静置タンク１０３から主濾過装置１００に至るドープ流送管１０４の途上には、ポンプ１０５と開閉バルブ１１３が介在されるとともに、開閉バルブ１１３の下流側に希釈用溶媒タンク１０６からの溶媒注入管１０７が接続されている。また、主濾過装置１００の出口側のドープ流送管１０４には、開閉バルブ１１５が介在されている。
【００７０】
主濾過装置１００内にドープを初期充填させる際には、ドープ流送管１０４途上の開閉バルブ１１３を開け、主濾過装置１００出口側のドープ流送管１０４途上の開閉バルブ１１５を閉じておく。静置タンク１０３からポンプ１０５の作動により流送管１０４内を送られてきた例えば１０〜５０Ｐａ・ｓの粘度を有するアクリル樹脂のドープに対し、溶媒注入管１０７の開閉バルブ１１４を開けて、希釈用溶媒タンク１０６から溶媒を注入し、所定の流延用高粘度を有するドープを溶媒で希釈して、例えば１〜９Ｐａ・ｓの粘度に低粘度化させ、この低粘度化ドープを主濾過装置１００に注入して初期充填することにより、主濾過装置１００内の空気及び濾材図示略）内部の気泡を追い出すものである。このように、低粘度化させたドープを主濾過装置１００に注入すると、低粘度ドープは濾材に浸透されやすく、濾材の隅々にまで行き渡り、濾材内部の気泡を追い出すことができる。
【００７１】
主濾過装置１００の充填初期においては、溶媒注入管１０７の開閉バルブ１１４を開けておき、希釈用溶媒タンク１０６から溶媒を連続して注入するのが、好ましい。そして、主濾過装置１００内の空気及び濾材（図示略）内部の気泡が完全に追い出された時点で、溶媒注入管１０７の開閉バルブ１１４を閉じる。
【００７２】
その後、主濾過装置１００出口側のドープ流送管１０４途上の開閉バルブ１１５を開けることにより、初期充填が完了して気泡が追い出された濾材を具備する主濾過装置１００を使用し、静置タンク１０３からポンプ１０５の作動により流送管１０４内を送られてくる所定の流延用高粘度を有するドープを、該主濾過装置１００の通過後、流送管１０４から流延ダイ１１０に供給し、該ドープを流送管１０４から無端支持体１１１上に流延して、流延製膜を行うものである。
【００７３】
本発明においては、主濾過装置１００の濾材は濾紙であることが好ましい。この濾紙を使用することで、異物の原因となる微粒子などの凝集物だけを除去し、高粘度の主ドープを連続的に濾過できるため、異物故障がなく、原反保存性にも優れ、高速製膜が可能となり、生産性が向上するものである。
【００７４】
主濾過装置１００に用いる本発明のフィルターは、ろ過精度が５〜１００μｍの範囲であることが必要である。本発明に係るアクリル樹脂は分子量が３０万〜４００万と高いため、ドープが高粘度となる。高粘度ドープに対し５μｍ未満の高精度ろ過をしようとすると、ろ過圧が上昇し局所の凝集又は高粘度成分も無理に通過してしまい満足にろ過しきれない。ドープ中に凝集又は局所高粘度成分がある状態のまま流延すると、局所粘度分布に基づく流延膜の不均一性がもたらされ好ましくない。もちろん、１００μｍより大きい低精度のろ過では粗大な異物を除去することができないため、これも好ましくない。適切な範囲のろ過精度とすることで、ドープ中の凝集又は高粘度成分が、適度に分割・分散され、局所粘度分布が解消され、ひいては微細に均一なフィルムが得られるものと推定している。
本発明におけるろ過精度とは、粒子の粒径分布のうち、９９．９％以上捕集できる最小粒子径の値をさす。すなわち理論的にろ過精度５μｍとは、５μｍの単分散粒子を９９．９％捕集し、５μｍ未満の単分散粒子に対しては９９．９％未満の捕集率、５μｍより大きい単分散粒子に対しては９９．９％より大きい捕集率となる。ただし実用的には多少の幅を持つ値であり、ろ過精度の実測で４．５μｍのフィルターも公称では５μｍと呼ばれる。本発明では１μｍ単位で四捨五入された値を採用する。
本発明におけるフィルターは多段構成であることが好ましい。その場合、本発明の効果を得るフィルターは最も高精度である（ろ過精度の数値としては最も低い）フィルターのことを指す。
【００７５】
本発明において、主濾過装置１００の濾材の濾水時間は、１０〜２５ｓｅｃ／１００ｍｌであることが好ましく、１０〜２０ｓｅｃ／１００ｍｌがより好ましく、１２〜１７ｓｅｃ／１００ｍｌが最も好ましい。ここで、濾材の濾水時間が１０ｓｅｃ／１００ｍｌ未満で短いと、濾紙等の濾材の強度が弱いため、圧力によって濾紙が目開きし、異物故障が増大する。また濾材の濾水時間が２５ｓｅｃ／１００ｍｌを超えて長くなると、初期圧力が高く、濾過抵抗が高くなりすぎ、高流量濾過を連続的に行うことができず、またそのために、フィルターライフが短くなるので、好ましくない。濾水時間とは、ＪＩＳ  Ｐ  ３８０１に準拠して測定されるものであって、ヘルツベルヒ濾過速度試験器を使用し、１０ｃｍ２の濾過面において、２０℃、１００ｍｌの蒸留水を０．９８ｋＰａの圧力により濾過する時間をいうものである。
【００７６】
主濾過装置１００の濾紙の捕集粒子径や濾水時間は濾紙の繊維の太さ、材質（綿花リンター、木材パルプ、レーヨン、ポリエステル繊維など）などの繊維材の選定、繊維材を叩解機での叩解度合い、填料の添加など、濾紙の製造方法によって、任意に調整できるものである。
【００７７】
本発明において、主濾過装置１００の濾紙は１枚でも効果を発揮するが、濾紙は２〜７枚程度重ね合わせて使用すると、濾過効率が高くなるためさらに好ましい。同じ濾紙を組み合わせても構わないし、内側に保留粒子径の小さい濾紙を組み合わせても良い。また、外側に大きなゴミを除去するためのガード濾紙を使用することが好ましい。ガード濾紙は捕集粒子径が２０μｍ以上と大きく、柔らかい綿のような濾紙が濾過圧力に影響せず大きなゴミの除去ができ、また主濾過装置１００の液漏れ防止もできるため好ましい。また、１回濾過した主ドープをもう１回濾過する２段濾過も凝集物除去効果が大きく好ましい。
【００７８】
主濾過装置１００において、泡故障（異物）の少ないアクリル樹脂フィルムを得るには、特に、濾水時間が１０〜２５ｓｅｃ／１００ｍｌの濾紙を用いて濾過することで達成できるが、この場合、濾過圧力を１６ｋｇ／ｃｍ２以下で濾過して製膜することが好ましい。より好ましくは、濾過圧力を１２ｋｇ／ｃｍ２以下、さらに好ましくは、濾過圧力を１０ｋｇ／ｃｍ２以下で濾過することである。なお、濾過圧力は、濾過流量と濾過面積を適宜選択することで、コントロールできる。
【００７９】
濾過工程に用いられる濾過フィルターは、そのメディア構造からサーフェイスタイプとデプスタイプの二つに大きく分類することができる。サーフェイスタイプは被濾過物の通過するメディアの距離が短く、表面の目開きで除去できる粒子の大きさが決まるタイプをいう。本発明においてはサーフェイスタイプのフィルターは長時間使用すると表面でゲル状凝集物同士が接触し、さらに大きな凝集物に成長し、圧力上昇によってフィルターを通過してしまうため、凝集物を除去できず増加させてしまう懸念がある。
【００８０】
サーフェイスタイプとしては、例えばアドバンテック東洋（株）製濾紙プリーツカートリッジフィルターＴＣタイプやふるいに使用されている金属メッシュなどが挙げられる。
【００８１】
他方デプスタイプのフィルターは深層濾過又は体積濾過とも言い、メディアの厚さをある程度持たせたものである。このタイプのフィルターはフィルター部分での凝集物同士が接触する可能性が、サーフェイスタイプに比べて低く、大きなゲル状凝集物を生成しにくく、長時間使用しても圧力上昇も少なく、また、ゲル状凝集物を除去することができるため好ましい。
【００８２】
デプスタイプとしては、例えばアドバンテック東洋（株）製ワインドカートリッジフィルターＴＣＷタイプ、デプスカートリッジフィルターＴＣＰＤタイプや日本精線（株）製ファインポアＮＦシリーズなどが挙げられる。
【００８３】
これらインライン添加される添加液は少なくとも孔径の異なった２種類以上のデプスフィルターで濾過されることがサイズの異なった種々の凝集物に対し有効に濾過を行うことができるので好ましく、また、劣化が少なく好ましい。
【００８４】
これらフィルターは、ＪＩＳ  Ｚ  ８９０１に規定される試験用粉体１の８種の０．５ｐｐｍ水分散液を濾過したときの５〜１０μｍの粒子捕集率が２０〜６０％のフィルターであることが好ましく、添加液はこれらのフィルターで濾過された後、インライン添加されていることが好ましい。粒子捕集率としては３０〜５０％がさらに好ましい。粒子捕集率が少ない方が凝集を成長させることがない点が好ましく、粒子捕集率が多い方が凝集を除去する点で好ましい。粒子捕集率２０〜６０％としては、例えばアドバンテック東洋（株）製ワインドカートリッジフィルターＴＣＷ−１Ｎ、同３Ｎ、同５Ｎ、同１０Ｎ、同２５Ｎ、同５０Ｎ、プリーツカートリッジフィルターＴＣＰＥ−１０、同３０などが挙げられる。粒子捕集率３０〜５０％としては、例えばアドバンテック東洋（株）製ワインドカートリッジフィルターＴＣＷ−３Ｎ、同５Ｎ、同１０Ｎ、同２５Ｎなどが挙げられる。また、粒子捕集率２０〜６０％のフィルターを粒子捕集率の少ないフィルターで濾過した後、粒子捕集率の多いフィルターでさらに濾過することが凝集を成長させることなく、凝集を除去する点で最も好ましい。粒子捕集率は以下のように定義する。
【００８５】
（粒子捕集率）
ＪＩＳ  Ｚ８９０１に規定される試験用粉体１の８種（使用材料  関東ローム）の０．５ｐｐｍ水分散液を１０リットル／ｍｉｎで濾過し、自動粒子カウンターにて原液及び濾液の粒子数を計測し、５〜１０μｍの粒子捕集率を求めた。この時使用したフィルターはサイズ２５０ｍｍ×φ６０のものを１本用い濾過を行った。濾過回数は１回であった。
粒子捕集率（％）＝（原液中の個数−濾液中の個数）／（原液中の個数）×１００
本発明に係るアクリル樹脂フィルムを得るには、溶液流延法によってこれを製造する工程で、主ドープにインライン添加される添加液を濾過するフィルターとして、上記に定義されるフィルター用い、その後、インライン添加することが好ましい。
【００８６】
このフィルターにおいてもデプスタイプのフィルターが前記の理由により好ましい。
【００８７】
フィルターは濾材構造によってメンブランタイプと糸巻きタイプに分けられる。メンブランタイプは濾材にある一定の大きさと分布を持った穴が多くあいているタイプで、同じ大きさと分布を持った穴があいた濾材を何枚か重ねるとメンブランタイプでサーフェイスタイプのフィルターとなり、外側からコアに向かって濾材の穴の大きさを徐々に小さくした濾材を何枚かある程度の厚さ（１０〜２０ｍｍ）になるように重ねて作るとメンブランタイプでデプスタイプのフィルターができる。
【００８８】
メンブランタイプとしては、例えばアドバンテック東洋（株）製メンブランカートリッジフィルターＴＣＦタイプ、プリーツカートリッジフィルターＴＣＰＥタイプなどが挙げられる。
【００８９】
糸巻きタイプは濾材に一定の空隙を持ったエンドレスの例えばポリプロピレンの様な長繊維を撚糸せずに使用し、コアに一定の密度で巻きつけたもので、芯となるコアから密度勾配を持たせずに巻きつければ、サーフェイスタイプとなり、濾材の空隙を変化させたり、密度勾配を持たせる等、コア方向に細かくしていけば、デプスタイプのフィルターとなる。糸巻きタイプとしては、例えばアドバンテック東洋（株）製ワインドカートリッジフィルターＴＣＷタイプなどがある（コアとは濾材の糸やメンブランを巻き付ける中空の芯のことである。）。
【００９０】
本発明のアクリル樹脂フィルムの製造の際には、主ドープをそのまま流延してもよいが、目的により種々添加剤を主ドープに対しインラインで添加、混合して流延してもよい。インライン添加液に含まれる凝集は２次、３次凝集のゲル状であるため、メンブランタイプの濾材では凝集（物）が抜けやすく、糸巻きタイプの方が凝集（物）の捕捉力に優れていて好ましい。
【００９１】
このタイプのフィルターにおいてもデプスタイプのフィルターが前記の理由により好ま
しい。
【００９２】
また、フィルターの、濾材としてはポリプロピレンであることが、耐溶媒性の観点で好ましい。また、フィルターのコア材料としてはポリプロピレン又はステンレス鋼が好ましく、中でもステンレス鋼がより好ましい。ステンレス鋼は長時間使用しても溶媒でコアが膨潤しにくく、締め付け部から凝集物が抜けることがないため好ましく、これらのフィルターを用いて、添加液を濾過した後、主ドープにインライン添加することが好ましい。これらのフィルターによる濾過はある回数を設けた方が凝集物の除去の効果が向上する。しかしながら、多すぎても工数の割に効果が少なくなるので濾過する回数としては３〜１０回が好ましい。
【００９３】
本発明のアクリル樹脂フィルムの製造方法においては、主ドープに添加液をインラインミキサーで混合する直前に（直前の工程において）、絶対濾過精度３０〜６０μｍの金属製フィルターで濾過することが好ましい。直前とは、工程的にいえば、直前に濾過工程があることであり、フローからいえば、濾過の直後、連続的に、添加液が停滞することなく、例えばストックタンクや送液ポンプ等を介さないでインラインミキサーに送られ主ドープと混合されるということである。それにより液の停滞や、送液ポンプにより新たに凝集物が発生しないことが好ましい。これらのフィルターはインラインミキサーの直前に配設されており、例えばフィルター交換等に伴い経路から発生する大きな凝集物を送液中の添加液から、一度の濾過で、比較的大きな異物を確実にとるためのフィルターで、前記の絶対濾過精度を有する長期にわたり使用が可能な耐溶剤性を有する金属製のフィルターが好ましい。金属としては耐久性の観点からステンレス鋼が好ましい。また、これらのフィルターは前記のデプスタイプのフィルターと異なり、設置後は余り頻繁に交換しないことが好ましく、したがって目詰まりの観点からε＝６０〜８０％の空孔率を有していることが好ましい。
【００９４】
したがって、インライン添加液に対して最も好ましくは、絶対濾過精度３０〜６０μｍであって、かつ空孔率ε＝６０〜８０％の金属製フィルターで濾過することであり、これにより、長期にわたり、確実に粗大な異物を確実に除くことができ好ましい。絶対濾過精度３０〜６０μｍでかつ空孔率ε＝６０〜８０％の金属製フィルターとしては、例えば、日本精線（株）製ファインポアＮＦシリーズのＮＦ−１０、同ＮＦ−１２、同ＮＦ−１３などが挙げられる。
【００９５】
インライン添加される直前に設けられたフィルターは絶対濾過精度３０〜６０μｍの金属フィルターで濾過されることが好ましく、４０〜５０μｍがさらに好ましい。絶対濾過精度が小さい方が凝集を取り除く能力に優れるため好ましく、大きい方が長時間使用しても差圧の上昇が少なく、フィルター交換頻度が少なくでき、生産性に優れる点で好ましい。
【００９６】
（３）流延工程
前記ドープを、図１で示すように、送液ポンプ（例えば、加圧型定量ギヤポンプ）を通して加圧ダイ３０に送液し、無限に移送する金属製の無端支持体３１、例えば、ステンレスベルト、又は回転する金属ドラム等の無端支持体上の流延位置に、加圧ダイスリットからドープを流延する工程である。
【００９７】
前記ドープは、流量変動による膜厚偏差の発生を抑制するために、５０〜２０００Ｌ／ｈｒでダイに送液することが好ましい。
【００９８】
（流延）
溶液の流延方法としては、調製されたドープを加圧ダイから金属製の無端支持体上に均一に押し出す方法、一旦金属製の無端支持体上に流延されたドープをブレードで膜厚を調節するドクターブレードによる方法、又は逆回転するロールで調節するリバースロールコーターによる方法等があるが、加圧ダイによる方法が好ましい。加圧ダイにはコートハンガータイプやＴダイタイプ等があるがいずれも好ましく用いることができる。また、ここで挙げた方法以外にも従来知られているセルローストリアセテート系樹脂の流延製膜を行う種々の方法で実施でき、用いる溶媒の沸点等の違いを考慮して各条件を設定することによりそれぞれの公報に記載の内容と同様の効果が得られる。本発明に係るアクリル樹脂フィルムを製造するのに使用されるエンドレスに走行する金属製の無端支持体としては、表面がクロムメッキによって鏡面仕上げされたドラムや表面研磨によって鏡面仕上げされたステンレスベルト（バンドといってもよい）が用いられる。
【００９９】
金属製の無端支持体は、ドープの流延膜の幅方向両端部と接する前記無端支持体の表面の表面エネルギーが、前記ドープの流延膜の幅方向中央部と接する前記無端支持体の表面の表面エネルギーよりも高くなるように前記無端支持体の表面に活性化処理を施すことが、耳部のばたつきを抑制する観点から好ましい。
【０１００】
前記活性化処理は、大気圧プラズマ照射又はエキシマＵＶ照射によって行うことが好ましく、前記活性化処理を施した後の、前記流延膜の幅方向両端部と接する前記無端支持体の表面の表面エネルギーをγｓｅとし、前記流延膜の幅方向中央部と接する前記無端支持体の表面の表面エネルギーをγｓｃとしたとき、その差Δγ（＝γｓｅ−γｓｃ）が、０．１〜６０ｍＮ／ｍの範囲にあることが好ましい。前記ドープの流延膜の幅方向中央部と接する前記無端支持体の表面の表面エネルギーよりも高い表面エネルギーを有する前記無端支持体の表面と接する前記流延膜の幅方向両端部からのそれぞれの幅が、前記流延膜の幅をＷｒとして、０．０５〜０．２５Ｗｒの範囲であることが好ましい。
【０１０１】
無端支持体の表面エネルギーの測定は、水、ニトロメタン及びヨウ化メチレンとの接触角を測定し、これらの値からヤング・フォークズの式を用いて算出することができる。具体的には、協和界面科学株式会社製の接触角計等を用いて測定することができる。
【０１０２】
また、前記無端支持体上の前記流延膜形成エリアに、水接触角が９０°以上の疎水化層が形成されている前記無端支持体を用い、前記疎水化層上に前記流延膜を形成することが好ましい。前記疎水化層は疎水性物質から構成され、前記無端支持体は冷却ドラムから構成され、前記流延膜は冷却ゲル化により自己支持性を有して剥ぎ取られる。また、前記疎水性物質は、ＰＴＦＥ又はＰＰであることが好ましい。
【０１０３】
また、金属製の無端支持体からのフィルムの離型性（剥離性）を向上し、透明性、平面性に優れたアクリル樹脂フィルムを製造するために、金属製の無端支持体表面に、鉄（Ｆｅ）及び／又はクロム（Ｃｒ）の元素を含有するとともに、金属製の無端支持体表面の成分元素組成比が、下記（ｉ）及び／又は（ｉｉ）の関係を満たす金属製の無端支持体を用いることが好ましい。
【０１０４】
（ｉ）  （Ｆｅ２Ｏ３＋ＦｅＯ）／Ｆｅ＝５〜５０
（ｉｉ）  （ＣｒＯ２＋ＣｒＯ３）／Ｃｒ＝１０〜５０
これは、非常に平滑な表面状態を維持しつつ、通常の金属表面の酸化物状態よりも酸素結合比率を高めた金属酸化物皮膜層をつくることで、フィルムの連続生産の際にも、金属製の無端支持体からのフィルムの離型性（剥離性）が向上し、非常に滑らかな剥離性が得られ、透明性、平面性に優れた光学特性を有するアクリル樹脂フィルムを製造することができる。さらに、金属製の無端支持体の表面の腐食を防止することができて、その腐食模様がフィルムに転写して発現するむらなどの品質の故障が無くなるとともに、腐食で表面が荒れてくると、アンカー効果でウェブの離型性（剥離性）が著しく悪化するのを防止する。
【０１０５】
（ｉ）の（Ｆｅ２Ｏ３＋ＦｅＯ）／Ｆｅ比が、５未満であれば、耐食性は未処理のものと比較して余り変わらず、また、部分的に処理の差が大きく、これが表面の腐食進行でむらになるので、好ましくない。また、（Ｆｅ２Ｏ３＋ＦｅＯ）／Ｆｅ比が、５０を超えると、表面に何かが接触して傷をつくってしまったときに、研磨をして平滑な表面に修復する作業が困難になるので、好ましくない。
【０１０６】
また、（ｉｉ）の（ＣｒＯ２＋ＣｒＯ３）／Ｃｒ比が、１０未満であれば、耐食性は未処理のものと比較して余り変わらず、また、部分的に処理の差が大きく、これが表面の腐食進行でむらになるので、好ましくない。また、（ＣｒＯ２＋ＣｒＯ３）／Ｃｒ比が、５０を超えると、表面に何かが接触して傷をつくってしまったときに、研磨をして平滑な表面に修復する作業が困難になるので、好ましくない。
【０１０７】
さらに、製膜速度を高速化してもエアー巻き込み現象の発生を防止し、かつ流延膜と無端支持体との間の密着性を好適に調整し、無端支持体からの流延膜の剥離性を向上するために、無端支持体上にドープを流延するとき、ドープに含まれる有機化合物を少なくとも一つ含む液を無端支持体と流延膜との間に供給して、流延膜と無端支持体との間に介在膜を形成することも好ましい。
【０１０８】
図３に示すように、流延ダイ１３０の近傍に介在膜形成装置１４０を設けて、流延ダイ１３０からリボン状のドープ１６０の流れである流延ビード１６１の無端支持体側となる面に介在膜形成液１６２を供給する。
【０１０９】
介在膜形成装置１４０は、介在膜形成液１６２を貯留するタンク（図示しない）と、この液の流路１４０ａと供給口１４０ｂとを有している。ドープ１６０の流延時には、供給口１４０ｂから適量の介在膜形成液１６２を流延ビード１６１の無端支持体面側の全幅域に沿わせるように供給する。これにより、製膜速度を高速化しても、流延ビード１６１におけるエアー巻き込み現象の発生をより防止することができる。そして、流延ドラム１５０の上に流延ビード１６１と介在膜形成液１６２が到達すると、流延ドラム１５０の上には介在膜１６３を介して流延膜１７０が形成される。このように、流延ドラム１５０と流延膜１７０との間に介在膜１６３が存在すると、エアー巻き込み現象の発生を防止することができる。
【０１１０】
介在膜形成液１６２は、ドープ１６０に含まれる有機化合物（溶媒）を少なくとも一つ含む液であり、上記の原料溶媒とドープ１６０に含まれるポリマーに対して相溶性を示さない貧溶媒とを混合して調製することが好ましい。このような介在膜形成液１６２により流延ドラム１５０と流延膜１７０との間に形成される介在膜１６３は、時間の経過とともに、流延膜１７０に向かって拡散する。これにより、流延ドラム１５０と流延膜１７０との密着性が高くなりすぎることがないので、小さい剥取応力でも容易に流延膜１７０を流延ドラムから剥ぎ取ることができる。
【０１１１】
また、良溶媒や貧溶媒に係わらず介在膜形成液１６２に含まれる溶媒の割合をｗ（％）とし、介在膜１６３の膜厚をｔ（μｍ）とするとき、ｗとｔとが、ｔ＜−０．０５ｗ＋１５を満たすようにすることが好ましい。これにより、流延ドラム１５０から流延膜１７０を容易に剥ぎ取ることが可能とするように作用する介在膜１６３を形成することができる。ただし、介在膜１６３が厚すぎると、流延膜１７０と介在膜１６３との拡散が起こりにくく、流延ドラム１５０上に介在膜１６３が残存するおそれがある。このように流延ドラム１５０の上に介在膜１６３が残存すると、その後の流延にも悪影響を及ぼし、面状が劣るフィルムしか製造することができないので不適である。
【０１１２】
なお、介在膜形成装置１４０の設置箇所は、図３に示す形態に限定されるものではない。
【０１１３】
フィルムの生産速度を上昇させるために、同伴エアーの巻き込みによる発泡を無くすとともに、減圧チヤンバ吸引風による流延ダイからの流延液膜の振動による膜厚むらを低減したり、滴下されたスケール溶解液の余剰液分の液滴飛散による転写故障がなく、平面性の優れたフィルムを得るために、金属製の無端支持体上にドープを流延し、無端支持体上に流延膜（ウェブ）を形成する際、ウェブが無端支持体上に密着して形成されるように流延上流側から減圧する手段としての下方に開口した減圧チャンバーを備えるとともに、流延ダイよりドープを流下する時、流延ダイのフィルム幅手方向両端部に対応する左右両端部（流延ダイエッジ）に、ヒゲ状皮膜（スケール）が発生するのを防止するために、スケール溶解液を滴下するスケール溶解液滴下手段を備えることが好ましい。主減圧室を有する減圧チャンバーの左右両側壁と後壁の外側に、これらの壁との間に所定間隔をおいてそれぞれ外側壁を設けて、減圧チャンバーの左右両側部と後部の外側に位置しかつ下方に開口した副減圧室を形成しておき、主減圧室の減圧力よりも副減圧室の減圧力を、−３０〜−３００Ｐａの範囲で大きくすることが好ましい態様である。
【０１１４】
また、主減圧室を有する減圧チャンバーの左右両側壁及び後壁と、これらに対向する副減圧室の左右両外側壁及び後部外側壁との間の間隙を、１０〜３００ｍｍとすることが好ましい。
【０１１５】
減圧チヤンバの流延ダイに接する面以外の壁面を二重化して、副減圧室を形成し、減圧チヤンバ外側部の副減圧室の減圧力を、同内側部の主減圧室の減圧力よりも大きくして、強く吸引することにより、流延液膜の吐出方向に対して側面部からの流延液膜への吸引風の流れを遮断し、フィルムの生産速度を上昇させても、同伴エアーの巻き込みによる発泡を無くすことができるとともに、高速製膜に伴うドープ吐出速度の上昇による減圧度アップに対しても、流延液膜の安定性を向上させ、高速製膜領域においても、流延液膜の振動に起因するフィルム搬送方向の膜厚むらを低減することができ、平滑性の良いフィルムを生産することができる。
【０１１６】
また、製膜中に流延ダイエッジにおいてスケール溶解液滴下手段からウェブの幅手方向両端部に滴下されたスケール溶解液の余剰液分を、副減圧室の方に吸引回収することができ、これによって滴下されたスケール溶解液の余剰液分の飛散液滴による転写故障がなく、平面性の優れたフィルムが得られるとともに、スケール溶解液の余剰液分の飛散液滴による無端支持体汚れの蓄積がなく、生産効率の高い、しかも品質にも優れていて、高速製膜可能な、薄膜かつ広幅のフィルムを製造することができるという効果を奏する。
【０１１７】
主減圧室を有する減圧チャンバーの左右両側壁及び後壁と、これらに対向する副減圧室の左右両外側壁及び後部外側壁との間の間隙を、１０〜３００ｍｍとすれば、減圧チヤンバをいわゆる内外二重化し、減圧チヤンバ外側部の所定の間隙を有する副減圧室から、減圧チヤンバ内側部の主減圧室の減圧力よりも大きい減圧力で同伴空気を相対的に強く吸引することにより、流延液膜端部に対する側面部からの吸引風を低減することができて、安定流延を実現し、また流延ダイエッジ（左右両端部）から吹き飛ばされたスケール溶解液の余剰液分を、支持体外部の強い吸引力（減圧力）を有する副減圧室の方に回収することができて、高品質のフィルムを高生産速度で、長期間安定して生産することができるという効果を奏する。
【０１１８】
また、前記減圧チャンバーの流延ドープ近傍のガス濃度を８０％以下にすることが好ましい。
【０１１９】
これは、流延ビード近傍の空気のガス（主に揮発性有機溶媒が気化したもの）濃度が上昇し、ガス成分が所望の濃度に到達すると、液化する場合があり、液化した溶媒が流延ビードに付着して流延膜を不良品とするおそれがある。また、流延ビードの無端支持体接触面（以下、流延ビード背面と称する）側を減圧にしている場合には、流延ビードの形成は安定するが、この場合にはガスの液化が容易に起こりやすくなり、液化溶媒が流延膜に付着したり、減圧チャンバーに付着して減圧の不均一化を招いたりする問題が生じる場合がある。このような場合には製造されるフィルムの面状に不良が生じて光学むらが発生したり、フィルムの幅方向にむら（以下、横段むらと称する）が生じたりする問題があるが、前述のようにガス濃度を８０％以下にすることで改善される。
【０１２０】
すなわち、ガス濃度を８０％以下にすることで、ガス成分の液化を防止でき、前記ガス成分が液化して前記流延ビードに付着する故障を引き起こすことを防止できる。前記方法により得られるフィルムは光学むら及び横段むらの発生が抑制されている。
【０１２１】
前記減圧チャンバーの減圧度が大気圧に対して−１５００〜−２００Ｐａの範囲とすることが好ましい。前記ドープの吐出速度が、７〜４０ｍ／分の範囲であることが好ましい。
【０１２２】
また液化を防止する観点から、溶剤ガスを流延ビード付近に吹き付けることも好ましい。溶剤ガス成分中に含まれる蒸気の割合は、５〜６５体積％の範囲であることが好ましく、当該溶媒はジクロロメタンであることが好ましい。また、溶媒は、ジクロロメタンを最も多く含み、ポリマーを溶解又は分散させる化合物と混合した混合物であり、蒸気中に含まれるジクロロメタンガスの割合が８０体積％以上であることが好ましい。
溶剤ガスを吹き付けるための仕組みとしては、特開２０１３−１５６４８８に記載のものが好ましく用いられる。
【０１２３】
また、減圧チャンバーとして、複数の減圧室を有する減圧チャンバーを用いることも、流延ビードに同伴風があたることが抑制され、フィルムに厚さむらが生じることを抑制できる観点から、好ましい。
【０１２４】
例えば、前記流延ビードの無端支持体接触面側を減圧する複数の減圧室を有する減圧チャンバーを用い、前記減圧チャンバーと前記無端支持体との隙間を０．０５ｍｍ以上３ｍｍ以下の範囲とし、個々に独立して減圧度を調整することが可能な前記複数の減圧室のうち前記無端支持体の移動方向における上流側の前記減圧室を下流側の前記減圧室よりも低い減圧度にすることが好ましい。前記減圧チャンバーと前記無端支持体との隙間は、より好ましくは０．０５〜０．７ｍｍの範囲であり、最も好ましくは０．０５〜０．５ｍｍの範囲である。
【０１２５】
また、前記各減圧室の絶対圧力の最大値をＰｎ（Ｐａ）とした場合に、前記各減圧室の圧力を０．９×Ｐｎ（Ｐａ）以上１×Ｐｎ（Ｐａ）以下の範囲にすることが好ましく、より好ましくは０．９８×Ｐｎ（Ｐａ）以上１×Ｐｎ（Ｐａ）以下の範囲に調整することが好ましい。前記減圧室の数は、２以上１０以下であることが好ましく、前記各減圧室には、排気口が設けられていることが好ましい。
【０１２６】
また、流延ダイの上部に溶剤ガスを吹き付けて、流延ダイの表面を沿わせながら溶剤ガスをスリット出口に送ることが好ましい。
【０１２７】
送風ユニットの下部には、流延ビードの幅方向に長く形成されたスリット状の送風口を有するノズルが備えられていることが好ましい。
【０１２８】
送風ユニットは、流延ダイに対して無端支持体の走行方向の下流であり、かつ無端支持体の上方に設置されている。送風ユニットの下部には、流延ビードの幅方向に長く形成されたスリット状の送風口を有するノズルが備えられており、送風口からスリット出口であり、かつ流延ビードの幅方向全領域に向けてドープの調製に用いた溶媒の蒸気を含む溶剤ガスを送り、スリット出口付近で溶剤ガスを液化させない範囲で高濃度に維持する。本実施形態では、ドープの調製用溶媒としてジクロロメタンを使用したので、ジクロロメタンを気化させた蒸気を含む溶剤ガスをスリット出口付近に送る。
【０１２９】
溶剤ガスは、その中に５〜６５体積％の範囲の割合で蒸気を含むものとする。より好ましくは、２０〜６５体積％の範囲であり、特に好ましくは４０〜６５体積％の範囲である。このように流延ビード付近の溶剤ガス濃度が高く維持された空気中では、流延ビードの乾燥が防止される。このため、スリット出口付近においてドープが固化して異物となり、付着することが抑制されるので、スジ故障等のない面状に優れるフィルムを製造することができる。
【０１３０】
溶液流延法では、溶液の流量を精密にコントロールしないと、流下するドープの端部が乱れたり、スリット端部にカワバリ（端部余剰皮膜）が発生する場合があり、製膜速度や膜厚の広い範囲での長期的に安定な状態での適用は、困難であるという問題がある。
【０１３１】
本発明では、溶液流延法によりフィルムを製造する方法において金属製の無端支持体上にドープを流延ダイによって流延する際に、流延ダイのスリット両端部に溶剤を流下させ、溶剤を流下させる流延ダイ両側のノズルの先端部の内径を４ｍｍ以下０．５ｍｍ以上とし、かつ流下する溶剤の溶媒和パラメーター（−△ＨＤ−ＢＦ３）を１５［ｋＪ／ｍｏｌ］以上１００［ｋＪ／ｍｏｌ］以下とすることが好ましい。
【０１３２】
ここで、溶媒和パラメーターは、Ｐ．Ｃ．Ｍａｒｉａ，  Ｊ．Ｆ．Ｇａｌ、Ｊ  Ｐｈｙｓ．Ｃｈｅｍ．、８９，１２９６（１９８５）、及びＰ．Ｃ．Ｍａｒｉａ，  Ｊ．Ｆ．Ｇａｌ、Ｊ．ｄｅ  Ｆｒａｎｃｅｓｃｈｉ、Ｅ．Ｆａｒｇｉｎ、Ｊ．Ａｍ．Ｃｈｅｍ．  Ｓｏｃ．，１０９，４８３（１９８７）に記載されたジクロロメタン溶媒中で気体状のＢＦ３とドナー性分子の１：１錯形成における標準モルエンタルピー［ｋＪ／ｍｏｌ］（−△ＨＤ−ＢＦ３）とする。
【０１３３】
流延ダイ両側のノズル内を流下させる溶剤を、例えば酢酸メチルとすることが好ましい。すなわち、本発明のアクリル樹脂フィルムの製造方法によれば、溶媒和パラメーターの大きい溶剤を使用すると、アクリル樹脂に対する溶解度は小さくなるものの、カワバリの発生は抑えることができる。この要因は明確ではないが、溶媒和パラメーターの値によってアクリル樹脂の膨潤、溶解状態が異なるため、このような現象が発生するのではないかと推測することができる。
【０１３４】
また、本発明のアクリル樹脂フィルムの製造方法において、金属製の無端支持体上に、ドープ又は樹脂溶融液を流延する前に、金属の無端支持体表面を、常圧プラズマ照射又はエキシマ紫外線照射により表面処理することが好ましい。
【０１３５】
この場合、常圧プラズマ照射処理又はエキシマ紫外線照射処理の積算時間が、０．１〜３０００ｓｅｃ、好ましくは０．５〜５００ｓｅｃであることが好ましい。
【０１３６】
ここで、常圧プラズマ照射処理又はエキシマ紫外線照射処理の積算時間が、０．１ｓｅｃ未満であれば、十分な表面の改質が行われず、表面の耐食性が上がらないので、好ましくない。また、常圧プラズマ照射処理又はエキシマ紫外線照射処理の積算時間が、３０００ｓｅｃを超えると、表面があれて荒れてくるので、好ましくない。
【０１３７】
本発明によれば、常圧プラズマ装置、エキシマ紫外線装置よりなる高エネルギー照射装置（Ａ）により高エネルギー表面処理を施し、大気中で自然に形成される表面酸化皮膜よりも金属の無端支持体表面に、上記の酸素結合比率を高めた金属酸化物皮膜層を形成させることが好ましい。
【０１３８】
本発明のアクリル樹脂フィルムの製造方法に用いられる加圧ダイは、金属の無端支持体の上方に１基又は２基以上の設置でもよい。好ましくは１基又は２基である。２基以上設置する場合には流延するドープ量をそれぞれのダイに種々な割合に分けてもよく、複数の精密定量ギヤアポンプからそれぞれの割合でダイにドープを送液してもよい。流延に用いられるアクリル樹脂溶液の温度は、−１０〜５５℃が好ましくより好ましくは２５〜５０℃である。その場合、工程の全てが同一でもよく、又は工程の各所で異なっていてもよい。異なる場合は、流延直前で所望の温度であればよい。
【０１３９】
キャストの幅は１〜４ｍの範囲、好ましくは１．５〜３ｍの範囲、さらに好ましくは２〜２．８ｍの範囲とすることができる。流延工程の金属製の無端支持体の表面温度は−５０℃〜溶媒が沸騰して発泡しない温度以下、さらに好ましくは−３０〜１００℃の範囲に設定される。温度が高い方がウェブの乾燥速度が速くできるので好ましいが、余り高すぎるとウェブが発泡したり、平面性が劣化する場合がある。好ましい無端支持体温度としては０〜１００℃で適宜決定され、５〜３０℃の範囲がさらに好ましい。又は、冷却することによってウェブをゲル化させて残留溶媒を多く含んだ状態でドラムから剥離することも好ましい方法である。金属製の無端支持体の温度を制御する方法は特に制限されないが、温風又は冷風を吹きかける方法や、温水を金属製の無端支持体の裏側に接触させる方法がある。温水を用いる方が熱の伝達が効率的に行われるため、金属製の無端支持体の温度が一定になるまでの時間が短く好ましい。温風を用いる場合は溶媒の蒸発潜熱によるウェブの温度低下を考慮して、溶媒の沸点以上の温風を使用しつつ、発泡も防ぎながら目的の温度よりも高い温度の風を使う場合がある。特に、流延から剥離するまでの間で無端支持体の温度及び乾燥風の温度を変更し、効率的に乾燥を行うことが好ましい。
【０１４０】
流延ダイは、ダイの口金部分のスリット形状を調整でき、膜厚を均一にしやすい加圧ダイが好ましい。加圧ダイには、コートハンガーダイやＴダイ等があり、製膜速度を上げるために加圧ダイを金属製の無端支持体上に２基以上設け、ドープ量を分割して積層してもよい。
【０１４１】
溶液流延時にカワバリと呼ばれる端部故障が発生することがあるが、この発生原因はダイ先端の微小な欠陥に起因している。このダイ欠陥は、ダイ製作時や保全時についてしまう微小なキズや打痕、砥石による研削時に発生するスクラッチなどである。
【０１４２】
そこで、このダイ先端の微小な欠陥に基づくカワバリ発生を防止する手段を開発するべくさらに検討を進めたところ、流延ダイリップのドープが接液する先端部分をＷＣコーティング加工する方法により、樹脂を溶媒に溶解した溶液ダイのスロットから流延してアクリル樹脂フィルムを製造する方法において、前記ダイの先端の硬さＨｖを４００以上にすると、ダイ製作時、保全時、設置時についてしまう微小なキズ、打痕を抑え流延方向のスジ欠陥が、確認が困難となるまで良化することが判明した。このＨｖで表される硬度（ビッカース硬さ）は、１３６°の頂角を有するダイヤモンド角錐を圧子として用い、生じた圧痕の対角線の長さを読み取り、荷重を凹みの表面積で割った値である。
【０１４３】
また、樹脂を溶媒に溶解した溶液をダイのスロットから流延してアクリル樹脂フィルムを製造する方法において、前記ダイの先端の表面張力を３８０μＮ／ｃｍ以上にすることにより、カワバリの発生を防ぎ、さらにスジ欠陥が良化することが判明した。表面張力はＪＩＳ  Ｋ６７６８にのっとり、和光純薬工業（株）製、ぬれ指数標準液、Ｎｏ．３２からＮｏ．５４を用いて測定した値である。
【０１４４】
さらに、カワバリの発生を防止するためにはリップ先端部の表面の凹凸及び、スロット面とこのスロット面に交差する先端平端面との角部を断面略円弧形状に形成し湾曲面とし、その湾曲面の曲率半径が小さく、溶媒濡れ性の良いことが必要となることを見いだし、リップ先端部におけるカワバリを防止することができ、スジ欠陥を改良することができた。
【０１４５】
前記スロットのリップ先端部であって、スロット面とこのスロット面に交差する先端平端面との角部を断面略円弧形状に形成して湾曲面とし、この湾曲面の曲率半径Ｒを５〜５０μｍの範囲とすることが好ましい。
【０１４６】
前記湾曲面と前記スロット面及び前記先端平端面との境界線と、前記湾曲面の曲率中心を結ぶ線との平行度を、前記スロットの長手方向１ｍ当りで、１．５〜１５μｍの範囲にすることが好ましい。また、前記湾曲面と前記スロット面及び前記先端平端面との境界線と、前記湾曲面の曲率中心を結ぶ線との平行度を、前記スロットの長手方向１ｍあたりで、前記曲率半径Ｒの０．３倍以下にすることが好ましい。さらに、前記湾曲面と前記スロット面及び前記先端平端面との境界線と、前記湾曲面の曲率中心を結ぶ線との平行度を、スロットの長手方向１ｍｍ当りで、０．５〜５μｍの範囲にすることが好ましい。さらには、前記湾曲面と前記スロット面及び前記先端平端面との境界線と、前記湾曲面の曲率中心を結ぶ線との平行度を、スロットの長手方向１ｍｍ当りで、前記曲率半径Ｒの０．１倍以下にすることが好ましい。
【０１４７】
前記ダイ先端の表面粗さをＲａとしたときに、前記スロットの長手方向及びその長手方向に直交する方向における表面粗さＲａを、０．０１〜３μｍの範囲にすることが好ましい。
【０１４８】
前記ダイから金属製の無端支持体上にドープを流延した後、回転ローラーの表面温度が高いと、流延膜のゲル化促進の効果が十分に得られない。また、剥取部での露点が高いため剥取部で流延膜表面に結露が生じることがあり、この結露した水分が後の工程で乾燥揮発されても、フィルム面上に曇りを生じるという問題がある。
【０１４９】
この問題を改善するのに、本発明に用いられる溶液流延法において、金属製の無端支持体の回転ローラーにおいて、表面温度を−３０℃以上６℃以下にした第１の回転ローラーから、第２の回転ローラーへ向かう流延膜を乾燥風により乾燥し、この流延膜を第２の回転ローラーから第１の回転ローラー上に搬送してから露点を０℃以下にした剥離位置で剥ぎ取り、第１の回転ローラーと剥離位置の上流に設けた冷却手段とにより第１の回転ローラーに向かうベルト上の流延膜を冷却し、剥離位置までの冷却区画を前記冷却手段の位置で調整することにより、剥ぎ取る流延膜の温度を６℃未満にすることが好ましい、前記冷却手段としての冷却ローラーを、流延膜が形成されているベルト面とは反対側のベルト面に接触させることにより、第２の回転ローラーから第１の回転ローラーへ向かうベルト上の流延膜を冷却することが好ましい。
【０１５０】
また、前記第１の回転ローラー及び第２の回転ローラーを収容する流延室の内部の温度を調整して、剥離位置の露点を０℃以下にすることが好ましい。その場合、前記流延膜の剥離位置での乾量基準における溶媒含有量を１０〜２００質量％の範囲とすることが好ましい。すなわち、前記流延膜の剥離位置近傍の露点を０℃以下とするから、結露が防止されて前記流延膜に水分が付着することが抑制される。これにより製造されるフィルムの面上に曇りが生じなくなる。
【０１５１】
また、金属製の無端支持体表面の両端に粗面化帯を設けることも、剥離しやすい観点から好ましい。当該粗面化帯がともにダイからのドープの流延幅と５〜３０ｍｍ重なっているようにし、粗面化帯の平均粗さＲｚが０．５〜２μｍの範囲であることが好ましい。
【０１５２】
一般に全く平滑な面の無端支持体の場合には、ウェブを剥離する際、両端が破れやすく、裂けやすいことなどから破断事故で生産をしばしば中断される。これに対して粗面化帯を設けることによって剥離性がすこぶるよくなり、皮膜の発生もなく、泡の発生もなく、非常に効果的である。幅は多少流延の位置が幅方向にずれてもよいようにドープ膜の内側５〜３０ｍｍから外側へ無端支持体の両端までの幅となっている。その粗面化帯の平均粗さＲｚは０．５μｍよりＲｚが小さい場合には粗面化の効果がなく、接着が強すぎ剥離がし難く、また２μｍよりも大きいと逆に粗面化によって接着しやすくなり剥離し難くなる。好ましいＲｚの範囲は０．８〜１．５μｍである。
【０１５３】
近年、製造速度の高速化、フィルムの薄膜化が要求されているが、高速化するためには、無端支持体上の流延膜に送風する熱気の温度を高くせざるを得なくなるため、流延膜の側縁部の温度が上がり、より発泡しやすく、また、薄膜化が進むと無端支持体温度の影響を受けやすくなるため、従来の方法では発泡対策として不十分であるという問題がある。
【０１５４】
そのため、無端支持体上の流延膜をその幅方向で中央エリアと側縁エリアとに仕切るように遮風部材を設けるとともに、前記中央エリアに熱気を送風して、流延膜の幅方向の温度分布を均一化することが好ましい。前記側縁エリアに、前記無端支持体上の流延膜の幅方向内側から外側へ向けて冷気を送風し、流延膜の幅方向の温度分布を均一化するようにしてもよい。
【０１５５】
また、無端支持体上の流延膜の幅方向内側から外側へ向けて冷気を送風し、流延膜の幅方向の温度分布を均一化することも好ましい。
【０１５６】
前記遮風部材は、前記流延膜の側縁から中央部側に２０〜１００ｍｍの範囲、より好ましくは２０〜８０ｍｍの範囲で側縁に平行に設けるとよい。また、前記遮風部材と流延膜との隙間を５〜３０ｍｍの範囲、より好ましくは５〜１５ｍｍの範囲にするとよい。
【０１５７】
具体的には、前記冷気送風を送風ダクトにより行い、この送風ダクトの送風口を、前記流延膜の側縁から中央部側に２０〜１００ｍｍの範囲で側縁に平行に設け、送風口と流延膜との隙間を５〜３０ｍｍの範囲にし、前記冷気を流延膜に対して４５〜９０°の範囲、より好ましくは６０〜８０°の範囲の交差角度となるように送風するとよい。また、前記冷気は露点が−２℃以下、温度が１５〜６０℃の範囲であり、前記冷気を風速１〜１０ｍ／ｓｅｃの範囲で送風することが好ましい。
【０１５８】
また、無端支持体上に形成された直後の流延膜の表面に、乾燥装置を用いて乾燥する、いわゆる初期乾燥を行うことも好ましい。このように、初期乾燥を行うと、流延膜からの溶媒の蒸発を効果的に促進することができる。
【０１５９】
ただし、初期乾燥において、乾燥温度が無端支持体上の流延膜中に含まれる溶媒の沸点を超えると、流延膜の内部では溶媒による発泡が生じる。特に、流延膜の両側端部近傍では、この流延膜に対して無端支持体から熱が伝達しやすいので発泡が生じやすい。このように流延膜の内部に発泡が生じると、流延膜の表面に凹凸が生じたり、その内部に空隙ができてしまう。また、所定の温度に調整した乾燥風を送り出して乾燥を行うと、この乾燥風により、流延膜の表面には斜めむらや膜厚の不均一（厚さむら）が生じてしまう。したがって、このような斜めむらや厚さむら（総称して凹凸むらとする）や、上記のような発泡が流延膜の表面に生じると、流延膜の平面性が著しく低下してしまう。そのため、このような流延膜からは平面性に劣るフィルムしか製造することができない。
【０１６０】
そこで、金属製の無端支持体と対面するように備えられ、前記金属製の無端支持体の幅方向を長手方向とする第１送風口から、温度（℃）が３０〜１６０℃の範囲内で略一定とされた乾燥風を、静圧（Ｐａ）が５０〜２００Ｐａの範囲内で略一定となるように調整しながら、形成された直後の流延膜に送り出す第１乾燥工程と、前記第１乾燥工程の後で、前記無端支持体の走行する向きに向くように備えられた第２送風口から、前記流延膜の残留溶媒量に応じて、前記無端支持体の走行する向きに対して略平行の乾燥風を送り出す第２乾燥工程とを含む流延膜乾燥方法を行うことが好ましい。
【０１６１】
また、前記第１送風口の内部に仕切り部材を設けて、前記無端支持体の走行方向と平行の向きに対して少なくとも三つのエリアに区画することが好ましい。前記第１送風口の区画のうち、前記流延膜の両側端部近傍の上方に位置する区画に風量制御部材を設けて、送り出す乾燥風の風量を前記無端支持体の幅方向で調整することが好ましい。
【０１６２】
前記流延膜の残留溶媒量が２５０質量％までの間は、前記第１乾燥処理を行うことが好ましく、前記第２送風口から、温度（℃）が３０〜１６０℃の範囲内で略一定であって、風速（ｍ／秒）が５〜２０ｍ／秒の範囲内で略一定となるように調整した乾燥風を、前記無端支持体の走行方向に対して平行になるように送り出すことが好ましい。
【０１６３】
また、昨今の品質要求の高まりを受け、さらに周期構造をもつ凹凸むらが問題となりやすい。この周期構造をもつ凹凸むらを防止する手段としては下記が挙げられる。
本発明のアクリル樹脂フィルムの製造方法においては、ドープをダイスから支持体上に流延する際に、その流延直後は限りなく無風状態に保つことが好ましい。
もし無風でなく、さらに風の流れが不均一であれば、その不均一性に応じたドープの初期乾燥の乱れが生じ、乾燥速度が局所でばらつくことにより、ドープの流動が発生して膜厚均一性が損なわれることがある。
また、均一な風を吹き付けたとして、流延膜の空気層側表面が蒸発潜熱によって急冷され、温調されたベルト側接触面との間で流延膜の層方向に温度勾配がつき、その環境によっていわゆるベナール対流が発生する。このため膜面上規則的なパターンでの乾燥速度差によってやはり膜厚均一性が損なわれることがある。膜厚均一性のためには、流延膜の流動性が小さくなるまで気流のない無風状態で乾燥させることが好ましい。具体的には、流延膜中の有機溶媒が乾燥固形分に対して１００％以下になるまで、風速０．２ｍ／ｓ以下の環境にすることが好ましい。
この無風環境を作るためには、流延直後のエリアを外部から遮蔽して風の流れを遮断することが重要であるが、支持体であるベルトを搬送する必要があり、なおかつ揮発した有機溶媒を排出する必要があり、完全な密閉系を構築することは不可能である。そのため、隣接するエリアとの気圧差及びその間の開口部形状を緻密に計算して流延膜面付近の風速を上記の範囲になるように設計することが好ましい。
【０１６４】
流延膜の金属製の無端支持体からの剥離性を向上するのに、剥離時に接触している移動する無端支持体のドープ膜剥離側とは反対の面に特定の温度範囲の冷却体を接触させ、剥離時の残留溶媒量を特定の範囲に制御することで、剥離性が改良し、無端支持体から良好に剥離できる。すなわち、流延膜を剥ぎ取る時の残留溶媒量を１００質量％以下に制御し、かつ、前記流延膜を無端支持体から剥ぎ取る領域において、前記無端支持体の流延膜剥離側とは反対の面に表面温度が１０℃以下の冷却体を接触させることが好ましい。
【０１６５】
前記残留溶媒量を５５％以下に制御することが好ましく、前記冷却体の表面温度は−５℃以下であることが好ましい。
【０１６６】
前記冷却体は、前記移動する無端支持体を回動させることができるローラーを兼ねていることが好ましい。前記冷却体の表面温度の制御方法としては、例えば、不凍液を用いたブラインチラーで冷却することによりの表面温度を１０℃以下（上限値は好ましくは５℃以下、より好ましくは０℃以下、特に好ましくは−５℃以下）とすることができる。前記冷却体の表面温度は、−２５〜５℃であることが好ましく、−２５〜０℃であることがより好ましく、−２０〜０℃であることが特に好ましい。
【０１６７】
さらに、金属製の無端支持体全体の温度を−５０〜１０℃に設定することも好ましく、アクリル樹脂樹脂溶液が前記金属製の無端支持体上に流延されてから剥離されるまでの冷却速度を、（温度差／時間）で表した場合、３〜５（℃／ｓｅｃ）であることが好ましい。
【０１６８】
また、その際ドープ中の貧溶媒比率が２〜２０質量％の範囲に調整することが剥離性の観点から好ましい。
【０１６９】
流延ダイの上端部に、アクリル樹脂ドープの供給口を複数箇所設けておき、流延ダイに対して、ドープを複数箇所の供給口から流延ダイのマニホールド内に供給することが好ましい。
【０１７０】
（積層流延）
共流延等の積層流延を行う際は、流延ダイのリップクリアランスを狭めることで吐出部分のせん断が大きくなり、スティックスリップを引き起こすドープの局所的な高濃度（高粘度）部分が混合され、円形変形発生を抑えることができる。また、多層からなるフィルムを製膜する際には、外層（表面層、エアー面層及び／又は裏面層、無端支持体面層）を形成するドープの粘度を下げることでスティックスリップそのものが弱くなり円形変形が起こらなくなる。さらに、前記リップクリアランスと前記外層形成用ドープ粘度との間に所定の相関がある。
【０１７１】
ポリマーと溶媒とを含む複数のドープを流延ダイから共流延し、多層フィルムを製膜する溶液流延法において、前記ドープを流延する際の温度Ｔ１（℃）での前記多層フィルムの表面又は裏面を形成するドープ粘度Ｖ（Ｐａ・ｓ）と、前記流延ダイのリップクリアランスの平均値Ｃ１（ｍｍ）との関係が、
Ｖ≦−１４６×Ｃ１＋２１９  を満たし、より好ましくは
Ｖ≦−１３５×Ｃ１＋２００  であり、
さらに好ましくは
Ｖ≦−１１８×Ｃ１＋１７５  である。
【０１７２】
前記ドープを流延する際の温度Ｔ１（℃）での前記多層フィルムの表面又は裏面を形成するドープ粘度Ｖ（Ｐａ・ｓ）を５〜６０Ｐａ・ｓの範囲とすることが好ましく、より好ましくは５〜５５Ｐａ・ｓの範囲であり、最も好ましくは７〜４０Ｐａ・ｓの範囲とすることである。前記リップクリアランスの平均値Ｃ１（ｍｍ）が、０．９〜１．５ｍｍの範囲であることが好ましく、より好ましくは０．９〜１．２ｍｍの範囲とすることであり、最も好ましくは０．９〜１．１ｍｍの範囲とすることである。前記ドープを流延する際の前記ドープの温度Ｔ１（℃）を２０〜３８℃の範囲とすることが好ましい。
【０１７３】
また、基層用ドープ、無端支持体面層用ドープ、エアー面層用ドープ、のうち少なくとも２種類以上は異なる粘度とし、流延膜を構成する基層の厚さｔ１（μｍ）と、無端支持体面層の厚さｔ２（μｍ）と、エアー面層の厚さｔ３（μｍ）との関係を、ｔ２≦ｔ３≦ｔ１とすることが好ましい。さらに、流延膜の厚さに対するｔ３の割合を、３％以上４０％以下とすることが好ましい。
【０１７４】
基層用ドープの粘度η１（Ｐａ・ｓ）と、無端支持体面層用ドープの粘度η２（Ｐａ・ｓ）と、エアー面層用ドープの粘度η３（Ｐａ・ｓ）との関係を、η３≦η２≦η１とすることが好ましい。
【０１７５】
エアー面層用ドープの質量Ａと、このドープに含まれる有機溶媒の質量Ｂとは、１６≦｛（Ａ−Ｂ）／Ａ｝×１００≦２１を満たすことが好ましい。
【０１７６】
原料ドープは、添加剤を入れた後にインラインミキサーで撹拌混合することが好ましく、インラインミキサーは、原料ドープが流れる配管の直径方向に伸びるように設けられ、添加剤の投入口となるスリット状の添加口を備えることが好ましい。
【０１７７】
添加口は、配管の径方向に平行となる長さＬが配管の内径の２０％以上８０％以下であることが好ましい。
【０１７８】
スリットの隙間が、０．１ｍｍ以上前記配管の内径の１／１０ｍｍ以下であることが好ましく、添加口からインラインミキサーまでの距離Ｄを、１ｍｍ以上２５０ｍｍ以下とすることが好ましい。さらに、配管内を流れる添加剤の流速Ｖ１及び原料ドープの流速Ｖ２は、１≦Ｖ１／Ｖ２≦５を満たすことが好ましい。
【０１７９】
（乾燥）
アクリル樹脂フィルムの製造に係る無端支持体上におけるドープの乾燥は、一般的には金属製の無端支持体（例えばドラム又はバンド）の表面側、つまり金属製の無端支持体上にあるウェブの表面から熱風を当てる方法、ドラム又はバンドの裏面から熱風を当てる方法、温度コントロールした液体をバンドやドラムのドープ流延面の反対側である裏面から接触させて、伝熱によりドラム又はバンドを加熱し表面温度をコントロールする液体伝熱方法などがあるが、裏面液体伝熱方式が好ましい。又は、後述のＩＲヒーターも好ましく用いられる。流延される前の金属製の無端支持体の表面温度はドープに用いられている溶媒の沸点以下であれば何度でもよい。しかし乾燥を促進するためには、また金属製の無端支持体上での流動性を失わせるためには、使用される溶媒の内の最も沸点の低い溶媒の沸点より１〜１０℃低い温度に設定することが好ましい。なお、流延ドープを冷却して乾燥することなく剥ぎ取る場合はこの限りではない。
【０１８０】
（剥離）
金属製の無端支持体上で溶媒が蒸発したウェブを、剥離位置で剥離する工程である。剥離されたウェブはフィルムとして次工程に送られる。
【０１８１】
金属製の無端支持体上の剥離位置における温度は好ましくは１０〜４０℃の範囲であり、さらに好ましくは１０〜３０℃の範囲である。
【０１８２】
なお、剥離する時点での金属製の無端支持体上でのウェブの剥離時残留溶媒量は、乾燥の条件の強弱、金属製の無端支持体の長さ等により１０〜１３０質量％の範囲、好ましくは１０〜１００質量％の範囲で剥離することが好ましいが、残留溶媒量がより多い時点で剥離する場合、ウェブが柔らか過ぎると剥離時平面性を損ね、剥離張力によるツレや縦スジが発生しやすいため、経済速度と品質との兼ね合いで剥離時の残留溶媒量が決められる。
【０１８３】
ウェブの残留溶媒量は下記式（Ｚ）で定義される。
【０１８４】
式（Ｚ）
残留溶媒量（％）＝（ウェブの加熱処理前質量−ウェブの加熱処理後質量）／（ウェブの加熱処理後質量）×１００
なお、残留溶媒量を測定する際の加熱処理とは、１１５℃で１時間の加熱処理を行うことを表す。
【０１８５】
金属製の無端支持体とフィルムとを剥離する際の剥離張力は、通常、５０〜２４５Ｎ／ｍの範囲内であるが、剥離の際にシワが入りやすい場合、１９０Ｎ／ｍ以下の張力で剥離することが好ましい。
【０１８６】
本発明においては、当該金属製の無端支持体上の剥離位置における温度を−５０〜４０℃の範囲内とするのが好ましく、５〜４０℃の範囲内がより好ましく、５〜３０℃の範囲内とするのが最も好ましい。
【０１８７】
生乾きのフィルムを金属製の無端支持体から剥離するとき、剥離抵抗（剥離荷重）が大きいと、製膜方向にフィルムが不規則に伸ばされて光学的な異方性むらを生じる。特に剥離荷重が大きいときは、製膜方向に段状に伸ばされたところと伸ばされていないところが交互に生じて、リターデーションに分布を生じる。液晶表示装置に装填すると線状又は帯状にむらが見えるようになる。このような問題を発生させないためには、フィルムの剥離荷重をフィルム剥離幅１ｃｍあたり２．５Ｎ以下にすることが好ましい。剥離荷重はより好ましくは２Ｎ／ｃｍ以下、さらに好ましくは１．８Ｎ以下、特に好ましくは１．５Ｎ以下である。剥離荷重２．５Ｎ／ｃｍ以下のときはむらが現れやすい液晶表示装置においても剥離起因のむらは全く認められず、特に好ましい。剥離荷重を小さくする方法としては、前述のように剥離剤を添加する方法と、使用する溶媒組成の選択による方法がある。
【０１８８】
剥離荷重の測定は次のようにして行う。製膜装置の金属製の無端支持体と同じ材質・表面粗さの金属板上にドープを滴下し、ドクターブレードを用いて均等な厚さに展延し乾燥する。カッターナイフでフィルムに均等幅の切れ込みを入れ、フィルムの先端を手で剥がしてストレンゲージにつながったクリップで挟み、ストレンゲージを斜め４５度方向に引き上げながら、荷重変化を測定する。剥離されたフィルム中の揮発分も測定する。乾燥時間を変えて何回か同じ測定を行い、実際の製膜工程における剥離時残留揮発分と同じ時の剥離荷重を定める。剥離速度が速くなると剥離荷重は大きくなる傾向があり、実際に近い剥離速度で測定することが好ましい。
剥離荷重を低減するための手段として、後述の剥離促進剤も好ましく用いることができる。
【０１８９】
剥離時の好ましい残留揮発分濃度は５〜６０質量％である。しかし使用するアクリル樹脂にもよるが、残留揮発分濃度３０質量％以上ではフィルム強度が乏しく剥離力に負けて切断したり伸びてしまう。また剥離後の自己保持力が乏しく、変形、シワ、クニックを生じやすくなる。またリターデーションに分布を生じる原因になる。一方、高揮発分で剥離すると乾燥速度が稼げて、生産性が向上して好ましいという利点もある。したがってさらに好ましい剥離時の残留揮発分濃度は１０〜５５質量％である。剥離剤使用量を少なくしても比較的に剥離抵抗が小さくなる１５〜５０質量％が特に好ましい。
【０１９０】
剥取速度は１０ｍ／ｍｉｎ以上で、かつ２Ｈｚ以上での剥取位置の変動量が２０ｍｍ未満であることが好ましい。前記無端支持体から剥ぎ取った直後の膜を支持する剥取ローラーを用いた場合であって、前記剥離位置と前記剥取ローラーの前記膜の接触位置との距離Ｌを０．１ｍｍ〜１００ｍｍの範囲とすることが好ましい。前記無端支持体の温度を１０〜４０℃の範囲に調整することが好ましい。
【０１９１】
その際、製膜速度は１０〜１５０ｍ／ｍｉｎの範囲で行うことが好ましい。剥離時の温度は５〜５０℃の範囲とすることが好ましい。
剥取ローラーの表面エネルギーについては、１０〜３５ｍＮ／ｍの範囲が好ましいが、さらに１８〜２６ｍＮ／ｍの範囲が好ましい。このような範囲にするために剥取ローラーの表面処理には、ハイパーコート、クロアモール、タングステンカーバイド、エーミューコートなどの処理が考えられるが、とりわけウルトラクロムII処理が好ましい。
【０１９２】
また、無端支持体から剥ぎ取り直後のフィルムは、薄い軟膜でありローラー搬送やフィルムの両側の端部（以下、耳端部と称する）を保持搬送するテンター搬送工程では、フィルムを膜厚を薄くするいわゆる薄手化とすると、安定搬送が難しくなる問題が生じる。また、フィルムの耳端部の厚さを厚くし過ぎると、高速製膜ではげ残り等が発生する場合がある。
【０１９３】
そのため、フィルムを薄手化しても、搬送安定性を確保するため、フィルム耳端部のみ厚さを厚くすることをリップクリアランス調整以外の方法により行うことが好ましく、ダイ本体の流路とは別に、各耳端部厚さ補正用のドープの流路を設け、そこを通過するドープの流量を、ダイリップ先端のクリアランス調整とは別の調整機構により制御し、厚さ補正用ドープを、ダイ両耳端部に供給し、フィルムの両耳端部のみ厚さを独立して制御する方法が好ましい。
【０１９４】
具体的に用いることのできる製造装置としては、ドープ用流路を有するダイ本体からドープを無端支持体上に流延するフィルムの製造装置において、前記ドープ用流路とは別に前記ダイに前記フィルム両端部厚さ補正用流路を備え、前記フィルムの両端部の厚さを独立で制御できる。前記補正用流路を通過する補正用ドープの流量を調整する調整機構を備え、前記フィルムの両端部の厚さを独立で制御できる装置であることが好ましい。前記補正用流路が、エアー抜部を有していることが好ましい。前記補正用流路が、前記ダイ本体とは独立して制御可能な保温機構を有していることが好ましく、前記補正用流路出口が、前記ダイ本体の流延幅となる流路からダイリップ先端までの間に設けられていることが好ましい。
【０１９５】
当該フィルムの製造方法によれば、流延膜の両端部が厚くなり、流延膜全体としても膜の強度が増し、無端支持体から薄手の流延膜を剥ぎ取る際に、剥ぎ取り残りなどの異常の発生を抑制できる。なお、このように流延膜の両端部のみを厚くする方法は、ダイの本体に備えられているドープ用流路とは別に、前記ダイに前記フィルム両端部厚さ補正用流路を設け、前記補正用ドープを、前記補正用流路から供給し、前記フィルムの両端部の厚さを独立で制御するから、従来の設備に少しの改良を施すのみで本発明を実施することが可能となり、コストの低減を図ることができる。また、前記補正用流路を通過する補正用ドープの流量を、ダイリップ先端のクリアランス調整とは別の調整機構を備えたものを用いて制御することで、よりフィルムの厚さの制御を精度良く行うことができる。
【０１９６】
（流延工程内の雰囲気）
本発明に係る流延工程では、少なくとも流延工程内の酸素濃度を１０ｖｏｌ％未満にすることが好ましく、より好ましくは８ｖｏｌ％未満である。また、流延工程に続く乾燥工程が流延工程と同一のケーシング内に配置されている場合は、乾燥工程内においても酸素濃度を１０ｖｏｌ％未満にすることになるが、流延工程と乾燥工程との間の通気性がない場合は、流延工程内のみを酸素濃度が１０ｖｏｌ％未満となるようにすればよい。
【０１９７】
このように酸素濃度を１０ｖｏｌ％未満にすることにより、有機溶剤ガスの爆発等を防止することができるものであり、流延工程内の有機溶剤ガスの濃度が大きい場合に特に有効である。すなわち、有機溶剤ガスの濃度が、その爆発下限界の２５％以上となるような場合に特に有効である。
【０１９８】
流延工程内の酸素濃度を１０ｖｏｌ％未満にするには、窒素ガス、炭酸ガス等の不活性ガス又は不活性ガスと空気とを混合したものであって酸素濃度が１０ｖｏｌ％未満の混合ガスを供給することにより行うことができる。流延工程内の酸素濃度を酸素濃度計で測定し、この測定値に応じて不活性ガス等の供給量を制御することが好ましい。
【０１９９】
（４）乾燥・延伸工程
（４−１．乾燥工程）
乾燥工程は予備乾燥工程、本乾燥工程に分けて行うこともできる。
【０２００】
金属製の無端支持体から剥離して得られたウェブを乾燥させるには、ウェブを上下に配置した多数のローラーにより搬送しながら乾燥させてもよいし、テンター乾燥機のようにウェブの両端部をクリップで固定して搬送しながら乾燥させてもよい。
【０２０１】
ウェブを乾燥させる手段は特に制限なく、一般的に熱風、赤外線、加熱ローラー、マイクロ波等で行うことができるが、簡便さの点で、熱風で行うことが好ましい。
【０２０２】
赤外線を利用した好適な乾燥方法としてＩＲヒーターが挙げられる。以下にＩＲヒーターについて説明する。
本発明における乾燥手段は熱風乾燥が最も好ましいが、赤外線ヒータ（ＩＲヒーター）を補助的に併用することも好ましい。
ＩＲヒーターからの赤外線を溶媒含むウェットなフィルムに照射すると、その赤外線を吸収した溶媒分子の運動が活性化され、フィルム中の移動を促進させることができる。溶媒分子の伸縮運動に相当する中赤外〜遠赤外線が特に好ましい。また、溶媒以外の樹脂などはこの照射波長帯に吸収を持たないことがさらに好ましい。
また、溶媒分子の揮発時にウェットフィルムから蒸発潜熱としてエネルギーを奪ってフィルムの温度を低下させる現象に対し、熱風乾燥の熱伝導よりもＩＲヒーターによる吸収の方が速く、効率的に乾燥させることができると考えている。この効果は溶媒の少ない後半乾燥よりも、溶媒の多い前半乾燥でより発揮される。そのため、ベルト乾燥〜剥離〜初期乾燥の間に適用することが好ましい。
ＩＲヒーターは日本ガイシ（株）、（株）ハイベック、（株）加島などから提供されている。照射形式は線集光、平行照射などから適宜選択することができる。照射時間や出力エネルギーの調整、ヒーター本数なども適宜調整して使用することが好ましい。
ＩＲヒーターの高温部と揮発溶媒とは隔離されることが好ましい。すなわちＩＲヒーターの局所高温となるフィラメント部は、透明な冷却システムによって保護されることが好ましい。このため、石英ガラスによる二重管で覆い、ガラス間隙に水を流すことで水冷することが好ましい。これによってフィラメントから発せられる赤外線を遮断せずに、熱を遮断することが可能である。
本発明者らは、ＩＲヒーター照射によって得られる光学フィルムのカールが抑制されることを発見した。この機構は定かではないが、伝熱による蒸発よりも、赤外線吸収による蒸発の方が膜中溶媒分子の運動が均一化され、フィルム表裏面での物性差が小さくなるのではないかと推定している。Ｔｇ以上で加熱するテンター導入前にＩＲヒーターで加熱することが、特にこの効果を発揮する。
カールの発生により、ロール搬送中のフィルム全幅にかかる応力が不均一になり、フィルムにスリキズやしわが入ることが課題となっていた。
また上記の効果とは別に、テンター導入前にフィルム端部のみＩＲヒーターを照射することによって、フィルム中央部の膜厚偏差が改善することも見いだされた。この機構については解明中であるが、テンタークリップにおけるフィルムの粘弾性が何等か変化し、延伸時のフィルム中央への応力分布が変化したものと想定している。
【０２０３】
ウェブの乾燥工程における乾燥温度は好ましくはフィルムのガラス転移温度以下であって、１００℃以上の温度で１０〜６０分の範囲内の熱処理を行うことが効果的である。乾燥温度は１００〜２００℃の範囲内、さらに好ましくは１１０〜１６０℃の範囲内で乾燥が行われる。
【０２０４】
（４−２．延伸工程）
本発明に係るアクリル樹脂フィルムは、延伸処理することでフィルム内の分子の配向を制御することができ、平面性を向上したり、強靭性を得たりすることができる。また、所望の値に位相差を調整することができる。
【０２０５】
延伸操作は多段階に分割して実施してもよい。また、二軸延伸を行う場合には同時二軸延伸を行ってもよいし、段階的に実施してもよい。この場合、段階的とは、例えば、延伸方向の異なる延伸を順次行うことも可能であるし、同一方向の延伸を多段階に分割し、かつ異なる方向の延伸をそのいずれかの段階に加えることも可能である。
【０２０６】
すなわち、例えば、次のような延伸ステップも可能である：
・流延方向に延伸→幅手方向に延伸→流延方向に延伸→流延方向に延伸
・幅手方向に延伸→幅手方向に延伸→流延方向に延伸→流延方向に延伸
また、同時二軸延伸には、一方向に延伸し、もう一方を、張力を緩和して収縮する場合も含まれる。
【０２０７】
延伸開始時の残留溶媒量は２〜１０質量％の範囲内であることが好ましい。
【０２０８】
当該残留溶媒量は、２質量％以上であれば、膜厚偏差が小さくなり、平面性の観点から好ましく、１０質量％以内であれば、表面の凹凸が減り、平面性が向上し好ましい。
【０２０９】
ウェブを金属製の無端支持体より剥離した後、ウェブ（フィルム）の乾燥工程においては、一般にロール乾燥方式（上下に配置した多数のロールをウェブを交互に通し乾燥させる方式）やテンター方式でウェブを搬送させながら、乾燥する方式が採られており、最終的に、残留溶媒量が０．５質量％以下となるまで乾燥される。
【０２１０】
また、ウェブに含まれる残留溶媒量は目的のリターデーション値を得るために、やや高めの量であってもよく、高リターデーション値を付与するには、１５〜１００質量％、好ましくは２０〜５０質量％の範囲で有していてもよい。
【０２１１】
本発明によるアクリル樹脂フィルムの製造方法の一つは、フィルムの搬送方向に直行する方向（ＴＤ方向）に延伸する延伸工程を具備し、延伸工程より下流側に熱処理工程を備え、熱処理工程内でフィルム温度を、ガラス転移温度（Ｔｇ）−５０℃以上、Ｔｇ＋４０℃以下の温度とし、さらに熱処理工程のガイドロールのロールスパンを５０〜３００ｍｍの範囲とし、フィルムの搬送張力を１５〜１００Ｎ／ｍの範囲として加熱処理を行うものである。ここで、ガラス転移温度（Ｔｇ）は、完成したフィルムのガラス転移温度温度をいう。
【０２１２】
本発明のアクリル樹脂フィルムの製造方法によれば、溶液流延法において、延伸工程より下流側の別の工程で、フィルムの幅手方向の収縮を抑制しつつ、フィルムにガラス転移温度（Ｔｇ）以上の温度を加えることによって、従来の溶液製膜法で作製されたセルロースエステル系樹脂では達成し得なかったフィルムのＭＤ方向（フィルムの搬送方向）の収縮が促進され、厚さ方向リターデーション（Ｒｔ）の低下だけでなく、リターデーション値の幅手方向の均一性を確保することができて、フィルムのヘイズ値の低減をも実現できるものである。
【０２１３】
本発明の製造方法では、フィルム搬送方向への延伸（ＭＤ延伸）における延伸倍率は、１〜２５％であることが好ましく、３〜２０％であることがより好ましい。
【０２１４】
なお、ここでいう「延伸倍率（％）」とは、以下の式により求められるものを意味する。
【０２１５】
延伸倍率（％）＝１００×｛（延伸後の長さ）−（延伸前の長さ）｝／延伸前の長さ
ウェブをフィルム搬送方向に延伸する方法には特に限定はない。例えば、複数のロールに周速差をつけ、その間でロール周速差を利用して縦方向に延伸する方法、ウェブの両端をクリップやピンで固定し、クリップやピンの間隔を進行方向に広げて縦方向に延伸する方法、又は縦横同時に広げて縦横両方向に延伸する方法などが挙げられる。もちろんこれ等の方法は、組み合わせて用いてもよい。また、いわゆるテンター法の場合、リニアドライブ方式でクリップ部分を駆動すると滑らかな延伸が行うことができ、破断等の危険性が減少できるので好ましい。前記縦方向への延伸は、二つのニップロールを有する装置を用い、入口側のニップロールの回転速度よりも、出口側のニップロールの回転速度を速くすることにより、搬送方向（縦方向）に環状ポリオレフィンフィルムを好ましく延伸することが好ましい。このような延伸を行うことによって、リターデーションの発現性も調整することができる。
【０２１６】
本発明のアクリル樹脂フィルムの製造方法は、同様にフィルムの搬送方向に直行する方向（ＴＤ方向）に延伸する延伸工程を具備し、延伸工程より上流側に熱処理工程を備え、熱処理工程内でフィルム温度を、ガラス転移温度（Ｔｇ）−５０℃以上、Ｔｇ＋２０℃以下の温度とし、さらに熱処理工程のガイドロールのロールスパンを５０〜３００ｍｍの範囲とし、フィルムの搬送張力を１５〜１００Ｎ／ｍの範囲として加熱処理を行い、さらにこの熱処理工程より下流側で一旦フィルムをガラス転移温度（Ｔｇ）以下の温度まで冷却し、その後、延伸を施すものであることが好ましい。このアクリル樹脂フィルムの製造方法によれば、溶液流延製膜法において、延伸工程より上流側のプロセスで、ガラス転移温度（Ｔｇ）付近の温度まで昇温させたのち、再度冷却工程を経て、再度、ガラス転移温度（Ｔｇ）付近の温度まで昇温しながら延伸することによって、面内リターデーション（Ｒｏ）と厚さ方向リターデーション（Ｒｔ）の適切な組み合わせを実現することができて、フィルムのヘイズ値の低減をも実現できる。
【０２１７】
本発明に係るアクリル樹脂フィルムは、例えば、ＶＡ型液晶表示装置用の位相差フィルムとして用いる場合には、面内リターデーション（Ｒｏ）が４５〜６５ｎｍの範囲、厚さ方向リターデーション（Ｒｔ）が１０５〜１４０ｎｍの範囲であり、厚さ方向リターデーション（Ｒｔ）と面内リターデーション（Ｒｏ）との比：Ｒｔ／Ｒｏが、１．６〜２．６であることが好ましい。
【０２１８】
このような本発明に係るアクリル樹脂フィルムによれば、厚さ方向リターデーション（Ｒｔ）の低下だけでなく、リターデーション値の幅手方向の均一性を確保することができるとともに、面内リターデーション（Ｒｏ）と厚さ方向リターデーション（Ｒｔ）の適切な組み合わせを実現することができ、フィルムのヘイズ値の低減により、ひいては液晶表示パネルの正面コントラストの向上を果たし得るものである。
【０２１９】
位相差フィルムを作製するための延伸工程（テンター工程ともいう）の一例を、図４を用いて説明する。
【０２２０】
図４は、本発明に係るアクリル樹脂フィルムを製造するにあたって、好ましく使用されるテンター延伸装置２０１の一例を模式的に示したものである。同図において、テンター延伸装置２０１は模式的に記載されているが、通常は、無端チェーンよりなる左右一対の回転駆動装置（輪状のチェーン）２０１ａ、２０１ｂの１列状態に具備された多数のクリップ２０２ａ、２０２ｂのうち、フィルム（Ｆ）の左右両端部を把持して引っ張るチェーン往路側直線移行部のクリップ２０２ａ、２０２ｂがフィルム（Ｆ）の幅手方向に漸次離れるように、左右のチェーン２０１ａ、２０１ｂの軌道が設置されており、フィルムＦの幅手方向の延伸が行われるようになされている。
【０２２１】
図４において、工程Ａでは、無端支持体（図示略）から剥離されて搬送されてきたウェブ（フィルム）Ｆを左右把持手段（クリップ）２０２ａ、２０２ｂによって把持する工程であり、次の工程Ｂにおいて、同図に示すような延伸角度でウェブが幅手方向（ウェブの進行方向と直交する方向）に延伸され、工程Ｃにおいては、延伸が終了し、ウェブを把持したまま搬送する工程で、工程Ｄは、ウェブを幅手方向に緩和する工程である。
【０２２２】
無端支持体からウェブを剥離した後から工程Ｂ開始前及び／又は工程Ｃの直後に、ウェブ幅方向の端部を切り落とすスリッターを設けることが好ましい。特に、Ａ工程開始直前にウェブ端部を切り落とすスリッターを設けることが好ましい。幅手方向に同一の延伸を行った際、特に工程Ｂ開始前にウェブ端部を切除した場合とウェブ端部を切除しない条件とを比較すると、前者がより光学遅相軸の分布（配向角分布ともいう）を改良する効果が得られる。
【０２２３】
テンター工程において、配向角分布を改善するため意図的に異なる温度を持つ区画を作ることも好ましい。また、異なる温度区画の間にそれぞれの区画が干渉を起こさないように、ニュートラルゾーンを設けることも好ましい。
【０２２４】
なお、延伸操作は多段階に分割して実施してもよく、流延方向、幅手方向に二軸延伸を実施することが好ましい。また、二軸延伸を行う場合にも同時二軸延伸を行ってもよいし、段階的に実施してもよい。この場合、段階的とは、例えば、延伸方向の異なる延伸を順次行うことも可能であるし、同一方向の延伸を多段階に分割し、かつ異なる方向の延伸をそのいずれかの段階に加えることも可能である。
【０２２５】
金属製の無端支持体より剥離したウェブを乾燥させながら搬送し、さらにウェブの両端をピン又はクリップ等で把持するテンター方式で幅方向に延伸を行うことが特に好ましく、これによって所定の位相差を付与することができる。この時、幅方向のみに延伸してもよいし、同時二軸延伸することも好ましい。好ましい延伸倍率は１．０５〜２倍が好ましく、好ましくは１．１５〜１．５倍である。同時二軸延伸の際に縦方向に収縮させてもよく、０．８〜０．９９、好ましくは０．９〜０．９９となるように収縮させてもよい。好ましくは、横方向延伸及び縦方向の延伸若しくは収縮により面積が１．１２〜１．６倍となっていることが好ましく、１．１５〜１．５倍となっていることが好ましい。これは縦方向の延伸倍率×横方向の延伸倍率で求めることができる。
【０２２６】
また、本発明における「延伸方向」とは、延伸操作を行う場合の直接的に延伸応力を加える方向という意味で使用する場合が通常であるが、多段階に二軸延伸される場合に、最終的に延伸倍率の大きくなった方（すなわち、通常遅相軸となる方向）の意味で使用されることもある。
【０２２７】
工程Ａでの予熱時間は、長時間又はより高温であることが好ましい。幅手方向のフィルム温度均一性とリターデーション制御性の点で、１３０〜２００℃が好ましく、３〜６０秒が好ましい。
【０２２８】
工程Ｂでのウェブ昇温速度は、配向角分布を良好にするために、０．５〜１０℃／秒の範囲が好ましい。
【０２２９】
工程Ｂでの延伸時間は、短時間である方が好ましい。ただし、ウェブの均一性の観点から、最低限必要な延伸時間の範囲が規定される。具体的には１〜１０秒の範囲であることが好ましく、４〜１０秒の範囲がより好ましい。
【０２３０】
上記テンター工程において、熱伝達係数は一定でもよいし、変化させてもよい。熱伝達係数としては、４１．９〜４１９×１０３Ｊ／ｍ２ｈｒの範囲の熱伝達係数を持つことが好ましい。さらに好ましくは、４１．９〜２０９．５×１０３Ｊ／ｍ２ｈｒの範囲であり、４１．９〜１２６×１０３Ｊ／ｍ２ｈｒの範囲が最も好ましい。
【０２３１】
上記工程Ｂでの幅手方向への延伸速度は、一定で行ってもよいし、変化させてもよい。延伸速度としては、５０〜２０００％／ｍｉｎが好ましく、さらに好ましくは１００〜１０００％／ｍｉｎ、１５０〜８００％／ｍｉｎが最も好ましい。
【０２３２】
上記工程Ｂにおいて最初の１０ｃｍにおける応力を制御することは本発明の効果を得る上で好ましく、１００〜２００Ｎ／ｍｍの範囲で制御することが好ましい。
【０２３３】
テンター工程において、雰囲気の幅手方向の温度分布が少ないことが、ウェブの均一性を高める観点から好ましく、テンター工程での幅手方向の温度分布は、±５℃以内が好ましく、±２℃以内がより好ましく、±１℃以内が最も好ましい。上記温度分布を少なくすることにより、ウェブの幅手での温度分布も小さくなることが期待できる。
【０２３４】
工程Ｄにおいて、幅方向に緩和することが好ましい。具体的には、前工程の延伸後の最終的なウェブ幅に対して９５〜９９．５％の範囲になるようにウェブ幅を調整することが好ましい。
【０２３５】
また、本発明ではポリマーの配向を精度よく行うために、テンターの左右把持手段によってウェブの把持長（把持開始から把持終了までの距離）を左右で独立に制御できるテンターを用いることも好ましい。
【０２３６】
テンター延伸装置でウェブの左右両端を把持している部分の長さを左右独立に制御して、ウェブの把持長を左右で異なるものとする手段としては、具体的には、例えば図５に示すようなものがある。
【０２３７】
図５は、位相差フィルムを製造するにあたって、好ましく使用されるテンター延伸装置２０１の一例を模式的に示したものである。
【０２３８】
同図において、テンター延伸装置２０１の左右把持手段（クリップ）２０２ａ、２０２ｂの把持開始位置のクリップスターター２０３ａ、２０３ｂの設置位置を左右で同じとし、左右クリップクローザー２０４ａ、２０４ｂの設置位置を左右で変えることにより、フィルムＦの左右把持長（Ｘａ）（Ｘｂ）を変化させ、これによってテンター延伸装置２０１内でフィルムＦをねじるような力が発生し、テンター延伸装置２０１以外の搬送による位置ずれを矯正することができ、剥離からテンターまでの搬送距離を長くしてもウェブの蛇行やツレ、シワの発生を効果的に防止することができる。
【０２３９】
また、本発明ではシワ、ツレ、歪み等をさらに精度よく矯正するために、長尺フィルムの蛇行を防止する装置を付加することが好ましく、特開平６−８６６３号公報に記載のエッジポジションコントローラー（ＥＰＣと称することもある）や、センターポジションコントローラー（ＣＰＣと称することもある）等の蛇行修正装置が使用されることが好ましい。これらの装置は、フィルム耳端をエアーサーボセンサーや光センサーにて検知して、その情報に基づいてフィルムの搬送方向を制御し、フィルムの耳端や幅方向の中央が一定の搬送位置となるようにするもので、そのアクチュエーターとして、具体的には１〜２本のガイドロールや駆動付きフラットエキスパンダーロールをライン方向に対して、左右（又は上下）にふることで蛇行修正したり、フィルムの左右に小型の２本１組のピンチロールを設置（フィルムの表と裏に１本ずつ設置されていて、それがフィルムの両側にある）し、これにてフィルムを挟み引っ張り蛇行修正したりしている（クロスガイダー方式）。これらの装置の蛇行修正の原理は、フィルムが走行中に、例えば左に行こうとする時は前者の方式ではロールをフィルムが右に行くように傾ける方法をとり、後者の方法では右側の１組のピンチロールがニップされて、右に引っ張るというものである。これら蛇行防止装置をフィルム剥離点からテンター延伸装置の間に少なくとも１台設置することが好ましい。
【０２４０】
なお、テンター延伸装置を用いて延伸する場合、下記の問題があった。
（１）フィルムの把持部分に応力が集中するため、破断が起こりやすい。
（２）フィルム表面に揮発した添加剤等の析出物が付着し品質欠陥が発生する。
（３）テンター出口で把持部のフィルム変形が大きく、スリット（耳切り）ができなくなる。
この課題解決のため、把持具の温度をあらかじめ有機溶媒の沸点以上でかつ延伸温度未満に調整して該流延膜を把持することが好ましい。
ウェブを把持する際の把持具の温度が用いる有機溶媒の沸点より低いと、把持部の有機溶媒の乾燥が遅くなり、ウェブ中央部に比べて柔らかくなり、破断の頻度が多くなってしまう。さらに、ウェブ中の添加剤等が把持部に析出し破断や品質欠陥になる場合もある。また、把持具の温度が延伸温度以上であると、把持部はウェブと接触しているためウェブ中央部よりも伝熱速度が速くなるので、ウェブ中央部に比べ把持部のウェブ温度が高くなり、破断頻度が多くなってしまう。把持具温度のさらに好ましい範囲は、用いる有機溶媒の沸点から１０℃高い温度以上、延伸温度から１０℃低い温度以下である。
【０２４１】
把持具の温度を所定の温度範囲に調整する方法は、特に限定はないが、把持部の戻り側に加熱・冷却手段を設けることが好ましい。例えば、温度調整された熱風又は冷風を把持部に直接吹き付ける方法、把持部を温度調整されたゾーン中を通過させる方法等を好ましく用いることができる。なお、把持部の戻り側において、把持具の温度をウェブ中の添加剤等が析出しない温度以上に保温しておくことが好ましい。
【０２４２】
本発明では、横延伸を２段階で行い、かつ２段階目の延伸を１段階目の延伸温度より１〜５０℃高い温度で行う方法も好ましく用いられる。延伸温度を高くする方法に特に制限はない。例えば、熱風加熱の場合は、第１段階の延伸と第２段階の延伸をそれぞれ異なる温度でコントロールされた２つに区画されたオーブン内で延伸する方法、遠赤外線やマイクロ波加熱装置等の輻射加熱の場合は、第１段階の延伸と第２段階の延伸をヒーター本数や能力を変化させて行う方法等が好ましく用いられる。第１段階と第２段階の延伸は、連続的に行ってもよいし、第１段階の延伸の後、冷却行程や幅保持工程、縦方向又は幅方向の緩和工程等を通過させた後、第２段階の延伸を行ってもよい。テンター方式によりオーブン内の温度を下流に進むほど段階的に高く設定して延伸する方法が、設備がコンパクトにできるので好ましい。
【０２４３】
テンター工程で処理した後、さらに後乾燥工程を設けるのが好ましい。
【０２４４】
この工程でウェブを乾燥させる手段は特に制限なく、一般的に熱風、赤外線、加熱ロール、マイクロ波等で行うことができるが、簡便さの点で熱風で行うことが好ましい。
なお、ウェブを搬送しながら乾燥させるに際し、ウェブの温度は高温になりすぎないようにすることが好ましい。搬送方向に張力をかけてウェブを搬送するときに、ウェブがその軟化温度よりも高い温度になると、ウェブにシワが発生し故障となる。乾燥温度（乾燥時のウェブの温度）の目安として、ウェブの乾燥終了状態におけるＴｇに対し、１０〜５０℃低温の範囲が好ましい。また、乾燥の進行に応じて軟化温度も上昇するため、それに合わせて乾燥温度を上げていくことも好ましい。例えば、乾燥初期はＴｇよりも３０〜５０℃低温、乾燥中期はＴｇよりも２０〜４０℃低温、乾燥終盤ではＴｇよりも１０〜２０℃低温といったように段階的に乾燥温度を上げていくことが好ましく行われる。
搬送によるシワの発生を抑制するために、搬送張力を適正に調整することが好ましい。特に厚さ１０〜２０μｍといった薄膜フィルムの場合は、フィルム幅１ｍあたり２０〜２００Ｎの張力とすることが好ましく、１０〜５０Ｎの範囲がさらに好ましい。
【０２４５】
（斜め延伸）
斜め延伸は、製膜された長尺フィルムを幅手方向に対して斜めの方向に延伸する工程である。長尺フィルムの製造方法では、フィルムを連続的に製造することにより、所望の任意の長さにフィルムを製造しうる。なお、長尺延伸フィルムの製造方法は、長尺フィルムを製膜した後に一度巻芯に巻き取り、巻回体（原反ともいう）にしてから斜め延伸工程に供給するようにしてもよいし、製膜後のフィルムを巻き取ることなく、製膜工程から連続して斜め延伸工程に供給してもよい。製膜工程と斜め延伸工程を連続して行うことは、延伸後の膜厚や光学値の結果をフィードバックして製膜条件を変更し、所望の長尺延伸フィルムを得ることができるので好ましい。
【０２４６】
斜め延伸での長尺延伸フィルムの製造方法では、フィルムの幅手方向に対して０°を超え９０°未満の角度に遅相軸を有する長尺延伸フィルムを製造する。ここで、フィルムの幅手方向に対する角度とは、フィルム面内における角度である。フィルム面内の遅相軸は、通常延伸方向又は延伸方向に直角な方向に発現するので、フィルムの延長方向に対して０°を超え９０°未満の角度で延伸を行うことにより、このような遅相軸を有する長尺延伸フィルムを製造しうる。
【０２４７】
長尺延伸フィルムの幅手方向と遅相軸とがなす角度、すなわち配向角は、０°を超え９０°未満の範囲で、所望の角度に任意に設定することができる。
【０２４８】
長尺フィルムに斜め方向の配向を付与するために、斜め延伸装置を用いる。本実施形態で用いられる斜め延伸装置は、把持具走行支持具の経路パターンを多様に変化させることにより、フィルムの配向角を自在に設定でき、さらに、フィルムの配向軸をフィルム幅方向に渡って左右均等に高精度に配向させることができ、かつ、高精度でフィルム厚さやリターデーションを制御できるフィルム延伸装置であることが好ましい。
【０２４９】
図７は、本実施形態の長尺延伸フィルムの製造方法に用いられる斜め延伸を説明するための概略図である。ただし、これは一例であって本発明はこれに限定されるものではない。
【０２５０】
延伸装置に繰入る際の長尺フィルムの走行方向（延伸前の走行方向）Ｄ１は、延伸装置から繰出る際の長尺延伸フィルムの走行方向（延伸後の走行方向）Ｄ２と異なっており、繰出角度θｉを成している。繰出角度θｉは０°を超え９０°未満の範囲で、所望の角度に任意に設定することができる。
【０２５１】
長尺フィルムは斜め延伸装置入口（把持具が長尺フィルムを把持する把持開始点であり、当該把持開始点を結んだ直線を参照符号Ａで示す）においてその両端を左右の把持具（一対の把持具対）によって把持され、把持具の走行に伴い走行される。
【０２５２】
把持具対は、斜め延伸装置入口で、長尺フィルムの走行方向（延伸前の走行方向）Ｄ１に対して略垂直な方向に相対している左右の把持具Ｃｉ及び把持具Ｃｏからなる。左右の把持具Ｃｉ及び把持具Ｃｏは、それぞれ左右非対称な経路を走行し、延伸終了時の位置（把持具が把持を解放する把持解放点であり、当該把持解放点を結んだ直線を参照符号Ｂで示す）で把持した長尺延伸フィルムを解放する。
【０２５３】
このとき、斜め延伸装置入口（図中Ａの位置）で相対していた左右の把持具Ｃｉ及び把持具Ｃｏは、それぞれ内側の把持具走行支持具Ｒｉ及び外側の把持具走行支持具Ｒｏを走行するにつれて、内側の把持具走行支持具Ｒｉを走行する把持具Ｃｉは、外側の把持具走行支持具Ｒｏを走行する把持具Ｃｏに対して進行する位置関係となる。
【０２５４】
すなわち、斜め延伸装置入口で長尺フィルムの走行方向Ｄ１に対して略垂直な方向に相対していた把持具Ｃｉ及び把持具Ｃｏが、位置Ｂにある状態で、該把持具Ｃｉ及び把持具Ｃｏを結んだ直線が長尺延伸フィルムの走行方向（延伸後の走行方向）Ｄ２に対して略垂直な方向に対して角度θＬだけ傾斜している。
【０２５５】
以上の所作をもって、長尺フィルムがθＬの方向に斜め延伸されることとなる。ここで略垂直とは、９０±１°の範囲にあることを示す。
【０２５６】
斜め延伸可能な延伸装置は、長尺フィルムを、延伸可能な任意の温度に加熱し、斜め延伸する装置である。この延伸装置は、加熱ゾーン（加熱炉）と、長尺フィルムの両側を把持して走行するための両側で一対となる複数の把持具と、前記把持具の走行を支持するための把持具走行支持具とを備えている。
【０２５７】
延伸装置の入口部（把持開始点）に順次供給される長尺フィルムの両端を、把持具で把持し、加熱炉内に長尺フィルムを導き、延伸装置の出口部（把持解放点）で把持具から長尺延伸フィルムを解放する。把持具から解放された長尺延伸フィルムは巻芯に巻き取られる。把持具を備える把持具走行支持具は無端状の連続軌道を有し、延伸装置の出口部で長尺延伸フィルムの把持を解放した把持具は、把持具走行支持具によって順次把持開始点に戻されるようになっている。
【０２５８】
把持具走行支持具は、例えば、ガイドレールやギアによってそれぞれ経路を規制されている無端状のチェーンが把持具を備える形態であってもよいし、無端状のガイドレールが把持具を備える形態であってもよい。すなわち、本発明では、把持具走行支持具は、例えば無端状のチェーンを備えた有端状のガイドレールであってもよく、無端状のチェーンを備えた無端状のガイドレールであってもよく、チェーンを備えない無端状のガイドレールであってもよい。把持具は、把持具走行支持具がチェーンを備えない場合には、把持具走行支持具そのものの経路を走行し、チェーンを備える場合には、当該チェーンを介して把持具走行支持具の経路を走行する。以下、本発明では、一例として、把持具走行支持具の経路を把持具が走行する場合を説明するが、把持具は、把持具が設けられたチェーンを介して把持具走行支持具の経路を走行してもよい。
【０２５９】
それぞれの把持具走行支持具に設けられた把持具の数は特に限定されないが、同数であることが好ましい。
【０２６０】
なお、延伸装置の把持具走行支持具は左右で非対称な形状となっており、製造すべき長尺延伸フィルムに与える配向角、延伸倍率等に応じて、把持具走行支持具の経路のパターンは手動で、又は自動で調整できるようになっている。
【０２６１】
本実施形態の延伸装置では、各把持具走行支持具の経路を自由に設定し、把持具走行支持具の経路のパターンを任意に変更できることが好ましい。
【０２６２】
把持具走行支持具の長さ（全長）としては特に限定されず、通常は１０〜１００ｍ程度である。また、両側の把持具走行支持具の全長は同じであってもよく、異なっていてもよい。
【０２６３】
本発明の実施形態において、延伸装置の把持具の走行速度は適宜選択できるが、中でも１５〜１５０ｍ／分が好ましい。延伸装置の把持具の走行速度が１５０ｍ／分より高速になると、屈曲部において、フィルムの端部にかかる局所的な応力が大きくなり、フィルムの端部にシワや寄りが発生し、延伸終了後に得られるフィルムの全幅のうち、良品として得られる有効幅が狭くなる傾向がある。
【０２６４】
本発明において、把持具対を構成する二つの把持具の走行速度は、同じであってもよく、異なっていてもよい。延伸工程出口で長尺延伸フィルムの左右に走行速度差があると、延伸工程出口におけるシワ、寄りが発生する可能性があるため、把持具対を構成する左右の把持具の速度差は、実質的に等速であることが好ましい。
【０２６５】
本発明において、把持具は、前後の把持具と一定間隔を保って走行することが好ましい。
【０２６６】
把持具対を構成する把持具の走行速度を等速とする場合において、それぞれの把持具の走行速度の差は、１％以下であることが好ましく、より好ましくは０．５％以下、さらに好ましくは０．１％以下である。一般的な延伸装置等では、チェーンを駆動するスプロケット（ギア）の歯の周期、駆動モーターの周波数等に応じ、秒以下のオーダーで発生する速度むらがあり、しばしば数％のむらを生ずるが、これらは本実施形態で述べる速度差には該当しない。
【０２６７】
本発明で用いられる斜め延伸装置において、特に長尺フィルムの搬送が斜めになる箇所において、把持具の軌跡を規制する把持具走行支持具には、しばしば大きい屈曲率が求められる。急激な屈曲による把持具同士の干渉、又は局所的な応力集中を避ける目的から、屈曲部では把持具の軌跡が円弧を描くように湾曲していることが望ましい。
【０２６８】
長尺フィルムは、斜め延伸装置入口（図７の直線Ａの位置）において、その両端を左右の把持具（一対の把持具対）によって順次把持されて、把持具の走行に伴い走行される。斜め延伸装置入口で、長尺フィルムの走行方向Ｄ１に対して略垂直な方向に相対している把持具対は、左右非対称な経路を走行し、予熱ゾーン、延伸ゾーン、熱固定ゾーンを有する加熱炉を通過する。
【０２６９】
予熱ゾーンとは、加熱炉入口において、両端を把持した把持具の間隔が一定の間隔を保ったまま走行する区間をさす。
【０２７０】
延伸ゾーンとは、両端を把持した把持具の間隔が開きだし、所定の間隔になるまでの区間をさす。本実施形態においては、延伸ゾーン内で斜め方向に延伸することができるが、斜め方向の延伸だけに限らず、延伸ゾーン内で横延伸した後に斜め延伸してもよいし、斜め延伸した後にさらに幅手方向に延伸してもよい。
【０２７１】
熱固定ゾーンとは、延伸ゾーンより後の把持具の間隔が再び一定となる期間において、両端の把持具が互いに平行を保ったまま走行する区間をさす。熱固定ゾーンを通過した後に、ゾーン内の温度が長尺フィルムを構成するアクリル樹脂のガラス転移温度Ｔｇ℃以下に設定される区間（冷却ゾーン）を通過してもよい。このとき、冷却による長尺延伸フィルムの縮みを考慮して、あらかじめ対向する把持具間隔を狭めるような経路パターンとしてもよい。
【０２７２】
フィルムの機械物性や光学特性を調整する目的で斜め延伸装置に長尺フィルムを導入する前後の工程において必要に応じて横延伸及び縦延伸を実施してもよい。
【０２７３】
各ゾーンの温度は、アクリル樹脂のガラス転移温度Ｔｇに対し、予熱ゾーンの温度はＴｇ−１０〜Ｔｇ＋３０℃の範囲、延伸ゾーンの温度はＴｇ−１０〜Ｔｇ＋３０℃の範囲、冷却ゾーンの温度はＴｇ−３０〜Ｔｇ＋１０℃の範囲に設定することが好ましい。
【０２７４】
なお、幅方向の厚さむらの制御のために延伸ゾーンにおいて幅方向に温度差をつけてもよい。延伸ゾーンにおいて幅方向に温度差をつけるには、温風を恒温室内に送り込むノズルの開度を幅方向で差をつけるように調整する方法や、ヒーターを幅方向に並べて加熱制御するなどの公知の手法を用いることができる。予熱ゾーン、延伸ゾーン及び熱固定ゾーンの長さは適宜選択でき、延伸ゾーンの長さに対して、予熱ゾーンの長さが通常１００〜１５０％の範囲、熱固定ゾーンの長さが通常５０〜１００％の範囲である。
【０２７５】
延伸工程における延伸倍率Ｒ（Ｗ／Ｗ０）は、好ましくは１．３〜３．０の範囲、より好ましくは１．３〜２．５の範囲である。延伸倍率がこの範囲にあると幅方向厚さむらが小さくなるので好ましい。また必要に応じて延伸ゾーンにおいて、幅方向で延伸温度に差をつけるように延伸温度を設定すると、幅方向の厚さむらをさらに抑制することが可能になる。なお、Ｗ０は延伸前の長尺フィルムの幅、Ｗは延伸後の長尺延伸フィルムの幅をあらわす。
【０２７６】
図８を参照しながら、より具体的に本実施形態の製造方法の斜め延伸工程について説明する。図８は、本実施形態の製造方法において使用する延伸装置の概略図である。
【０２７７】
図８に示されるように、斜め延伸装置４０１は、長尺フィルムＦの両側に、長尺フィルムＦを把持する把持具（図示せず）が走行する把持具走行支持具４０２を有する。把持具走行支持具４０２は、一部が加熱炉４０３内を通過するように配置されている。
【０２７８】
加熱炉４０３は、上記のとおり、炉内において複数のゾーンに分けられている。図８では予熱ゾーン、延伸ゾーン４０４、熱固定ゾーンの三つのゾーンに分けられている場合を例示している。また、把持具走行支持具４０２は、少なくとも延伸ゾーン４０４に側壁４０６を有する。
【０２７９】
側壁４０６は、延伸ゾーン４０４において、両側の把持具走行支持具４０２に沿って設けられている。側壁４０６は、走行する長尺フィルムにより発生する空気の対流を遮り、長尺フィルムＦから余分空間への熱の移動を妨げることができる。そのため、長尺フィルムＦは、延伸ゾーンにおいて、温度むらがなく、充分かつ均一に熱が付与された状態で延伸される。その結果、得られる長尺フィルムの配向角の幅手方向のばらつきが小さく、品質の安定した長尺延伸フィルムが得られる。
【０２８０】
側壁４０６の設置方法としては特に限定されず、把持具走行支持具４０２の近傍に設置するか、把持具走行支持具４０２に一体的に設けることができる。把持具走行支持具４０２の近傍に側壁４０６を設置する場合は、加熱炉４０３又は把持具走行支持具４０２の設置面に固着するなどにより、安定に設置することが好ましい。側壁４０６は、以下に示すように、把持具走行支持具４０２の移動に追従して移動させるという観点から、把持具走行支持具４０２と一体的に設けることが好ましい。
【０２８１】
斜め延伸装置４０１の延伸方向を変更する場合において、側壁４０６は、把持具走行支持具４０２の移動に追従して移動することが好ましい。
【０２８２】
すなわち、延伸角度を変更する場合において、変更前後の把持具走行支持具４０２の形状に合わせて側壁４０６の形状、位置、向き（以下、これらを合わせて形状等という場合がある）が変化することが好ましい。このように、側壁４０６が把持具走行支持具４０２の移動に追従して移動することにより、側壁４０６の形状は、移動後の把持具走行支持具の経路パターンに合わせて調整される。そのため、延伸角度によらず、得られる長尺延伸フィルムの配向角の幅手方向のばらつきを小さくすることができ、安定した品質の長尺延伸フィルムが得られる長尺延伸フィルムを製造することができる。
【０２８３】
このように側壁４０６を把持具走行支持具４０２の移動に追従させる方法としては特に限定されない。例えば、図６に示されるようなテンタークリップ３００を用いてもよい。
テンタークリップ３００が湿潤フィルム３０１を両端で把持する場合、フィルム中央部（非把持部）と両端部（把持部）とに、テンタークリップ３００の温度に起因する温度差が生じることがある。この温度差が膜厚ムラ等を引き起こすこともあるため、テンタークリップ３００に対し送風機３１１ａで加熱又は冷却することが好ましい。また、逆に、テンタークリップ３００に対するフィルム３０１の噛み込みを制御する目的で、把持部３００ａの温度を積極的に非把持部と差異を持たせるよう、加熱又は冷却することも行われる。加熱・冷却はテンタークリップ３００がフィルム３０１を把持していない間に行われることがある。
【０２８４】
このように、側壁４０６を把持具走行支持具４０２と一体的に設けて把持具走行支持具４０２の移動に追従して移動できるように構成することにより、側壁４０６の形状等は、把持具走行支持具４０２の形状を変更させると同時に変更される。その結果、長尺フィルムＦには、延伸角度によらず、充分かつ均一な熱が付与され続け、その結果、配向角の幅手方向のばらつきが小さい安定した品質の長尺延伸フィルムが得られうる。
【０２８５】
側壁４０６を構成する材料としては特に限定されず、樹脂や金属からなる側壁４０６を採用することができる。また、側壁４０６は、単一の部材で形成する必要がなく、複数の部材を蝶番等により接続して作製してもよい。
【０２８６】
また、側壁４０６の表面は、長尺フィルムＦから余分空間への熱の移動を妨げるために、断熱性を有する素材で構成されているか、被覆されていることが好ましい。
【０２８７】
側壁４０６の高さとしては、特に限定されず、加熱炉４０３の内部形状等を考慮して、長尺フィルムＦと余分空間との熱の出入りを妨げることができる程度の高さであればよい。特に、側壁４０６の高さは、延伸角度を変更する場合に把持具走行支持具４０２の移動に追従して移動できるように、加熱炉４０３の内部と接触しない程度の高さを有することが好ましい。
【０２８８】
側壁４０６の厚さとしては、特に限定されず、長尺フィルムＦと余分空間との熱の出入りを妨げることができる程度の厚さであればよい。特に、側壁４０６の厚さは、延伸角度を変更する場合に把持具走行支持具４０２の移動に追従して側壁４０６が移動する場合において、側壁４０６の折り曲げや回動を妨げない程度の厚さであることが好ましい。
【０２８９】
本実施形態の製造方法では、図８に示されるように、側壁４０６は少なくとも延伸ゾーン４０４を通過する把持具走行支持具４０２に沿って設けられている。そのため、長尺フィルムＦの延伸角度を変更した場合であっても、余分空間の容積や位置の変化とは無関係に、延伸される長尺フィルムＦには温度むらがなく充分かつ均一に熱が付与される。その結果、得られる長尺延伸フィルムは、延伸角度によらず、長尺フィルムＦの配向角の幅手方向のばらつきが抑制される。
【０２９０】
なお、図８に示されるように、延伸ゾーン４０４にのみ側壁４０６が設けられている場合には、側壁４０６が設けられていないゾーンにおいて、長尺フィルムＦからの熱が余分空間に移動する可能性がある。しかしながら、上記のとおり、長尺フィルムＦは、延伸ゾーン前の予熱ゾーンでは予熱されるに過ぎず、延伸ゾーン後の熱固定ゾーンでは収縮しないように熱固定されるに過ぎない。そのため、これらのゾーンにおいて長尺フィルムＦに温度むらが生じたとしても、得られる長尺延伸フィルムの配向角の幅手方向のばらつきに与える影響は小さい。その結果、本実施形態の製造方法によれば、少なくとも延伸ゾーンにおいて側壁４０６を設けているため、得られる長尺延伸フィルムの配向角の幅手方向のばらつきを充分に小さくすることができる。
【０２９１】
また、本実施形態の製造方法の別例として、加熱炉４０３内に設置された把持具走行支持具４０２の全体に沿って側壁４０６を設けることができる。このように、加熱炉４０３内の全てのゾーンにおいて側壁４０６を設けることにより、より確実に長尺フィルムＦと余分空間との熱の出入りを遮って、加熱炉４０３内を走行する長尺フィルムＦの全体に渡って充分かつ均一に熱を付与することができる。また、延伸角度を変更した場合であっても、余分空間の容積や位置の変化とは無関係に、走行する長尺フィルムＦには充分かつ均一な熱が加えられる。その結果、得られる長尺延伸フィルムの温度むらをより確実に抑制することができ、延伸角度によらず、長尺延伸フィルムの配向角の幅手方向のばらつきを小さくすることができる。
【０２９２】
図８では、把持具走行支持具４０２のうち、長尺フィルムＦを把持している把持具が走行する区間（以下、この区間を往路区間という場合がある）のみを示しており、把持具が長尺フィルムＦの把持を解放した後に走行する区間（以下、この区間を復路区間という場合がある）は省略している。復路区間の把持具走行支持具４０２は、加熱炉４０３内に配置されていてもよく、加熱炉４０３の外部に設けられていてもよい。
【０２９３】
そして、例えば、復路区間の把持具走行支持具４０２が、加熱炉４０３内に設けられており、かつ、往路区間の把持具走行支持具４０２の近傍に設けられている場合には、側壁４０６は、往路区間の把持具走行支持具４０２に設けてもよく、復路区間の把持具走行支持具４０２に設けてもよく、両区間の把持具走行支持具４０２に設けてもよい。すなわち、側壁４０６は、長尺フィルムＦから余分空間への熱の移動を遮ることができる位置に配置すればよい。このように、復路区間の把持具走行支持具４０２が、加熱炉４０３内に設けられており、かつ、往路区間の把持具走行支持具４０２の近傍に設けられている場合には、復路区間の把持具走行支持具４０２に設けることによっても、長尺フィルムＦから余分空間への熱の移動を遮るようにすることができる。
【０２９４】
（湿式延伸）
本発明に係るアクリル樹脂フィルムは、未延伸フィルムに湿式延伸を行うこともできる。このような湿式延伸によって、高分子鎖を配向させた高分子配向フィルムが得られる。
【０２９５】
湿式延伸とは、延伸する直前にフィルムを軟化させる手段として実質的に水を使用した延伸方法の総称であり、この際、水はフィルムの主なポリマー材料にとって実質的な可塑剤の役目をしている。通常樹脂フィルムを可塑化させるためには可塑剤の量によってフィルムが軟化することは良く知られており、本発明に用いられる湿式延伸も基本的にこの考えに基づく。
【０２９６】
上述のように本発明のフィルム作製においては、延伸時にフィルムがどの程度水に軟化（可塑化）されているかが重要であり、どの程度フィルム中に水が含まれているか、すなわち含水率を知ることが重要である。
【０２９７】
［含水率］
含水率はフィルム中に含まれる水の質量分率（％）であり、実際には水分計の示した水分量（μｇ）をＷとし、秤量したサンプル量をＦ（ｍｇ）とすると、含水率（質量％）＝０．１×（Ｗ／Ｆ）で表される。
【０２９８】
実際に本発明のフィルムの材料にのっとって考えると、本発明に係るアクリル樹脂フィルムのポリマー材料においては、室温で含水率が０．０１％程度である。通常、このようなアクリル樹脂フィルム（原反）に対してガラス転移温度（Ｔｇ）程度に昇温させることで延伸可能な状態とし、延伸を行う。このようなＴｇ程度、例えば１３０℃にすると含水率はさらに低下し、０．００１質量％となる。本発明ではこのような環状ポリオレフィンフィルム（原反）を延伸前に含水させることで、アクリル樹脂フィルムの含水率を０．００１〜１質量％の範囲、より好ましくは０．００１〜０．５質量％の範囲、さらに好ましくは０．００５〜０．３質量％の範囲とするものである。
【０２９９】
延伸時のフィルムの含水率を０．００１〜１質量％の範囲にすることは、アクリル樹脂フィルムのガラス転移温度（Ｔｇ）を１３０℃（含水率０．００１質量％）から７５℃（含水率０．００５質量％）へ低下させることになり、通常の延伸温度（１３０℃）より低い温度で均一な延伸が可能となる。なお、含水率５．５質量％のアクリル樹脂フィルムのＴｇは、銀製密封パン（７０μｌ）中に水を入れアクリル樹脂フィルムを浸漬させて、温度変調型ＤＳＣ（ＴＡインスツルメント社製ＤＳＣ２９１０）を用いて測定したものである。
【０３００】
延伸時におけるフィルムの含水率を制御するため、延伸前に該フィルムを水中に浸漬してもよいし、又は恒温高湿にて調湿してもよいし、またこれら二つを併用して用いてもよい。水槽へ浸漬する場合、水の温度は５０〜１００℃の範囲が好ましく、６０〜９５℃の範囲がさらに好ましく、７０〜９０℃の範囲が特に好ましい。浸漬時間は５秒〜１０分の範囲が好ましく、１０秒〜８分の範囲がさらに好ましく、２０秒〜６分の範囲が特に好ましい。恒温高湿で調湿する場合、温度は５０〜１５０℃の範囲が好ましく、６０〜１４０℃の範囲がさらに好ましく、７０〜１２０℃の範囲が特に好ましい。相対湿度は６０〜１００％の範囲以下が好ましい。
【０３０１】
これらの浸漬、蒸気曝気に用いる水は実質的に水であれば良い。実質的に水とは６０質量％以上が水からなるものを指し、水以外に下記の有機溶媒、可塑剤、界面活性剤等を含んでも良い。好ましい有機溶媒として炭素数が１〜１０の水溶性有機溶媒が挙げられる。ただし、より好ましくは９０質量％以上が水であり、さらに好ましくは９５質量％以上が水であり、最も好ましいのは、純水を用いたものである。以下に記述で用いられる水についても実質的に水であればよい。
【０３０２】
延伸時の雰囲気は空気中、水蒸気中、水中のいずれであってもよい。延伸時の雰囲気が空気中とは、温度を制御し湿度は制御していない雰囲気中での延伸を指している。延伸時温度は５０〜１５０℃の範囲であることが好ましく、６０〜１３０℃の範囲であることがさらに好ましく、６５〜１１０℃の範囲であることが特に好ましい。延伸時の雰囲気が水蒸気中とは、恒温高湿であること又は、水蒸気をフィルムにあてることを指している。延伸時温度は５０〜１５０℃の範囲が好ましく、６０〜１４０℃の範囲がさらに好ましく、７０〜１３０℃の範囲が特に好ましい。相対湿度は６０〜１００％の範囲が好ましい。このようにすることで本発明のフィルム、特にアクリル樹脂中の含水率は２．０〜２０．０質量％の範囲に保持される。含水率が２．０質量％より小さくなると延伸時において破断伸度は小さく、切れやすくなり、所望のリターデーションに到達しないことがある。
【０３０３】
延伸時の雰囲気が水中とは、フィルムを水槽へ浸漬させながら延伸することを指している。水の温度は５０〜１００℃の範囲が好ましく、６０〜９８℃の範囲がさらに好ましく、６５〜９５℃の範囲が特に好ましい。浸漬時間は０．５秒〜１０分の範囲が好ましく、１秒〜８分の範囲がさらに好ましく、１秒〜７分の範囲が特に好ましい。
【０３０４】
延伸時にフィルムを固定する固定部材間の距離をＬとし、その固定部材間と垂直な方向をＷとし、延伸時のフィルム形状のアスペクト比をＬ／Ｗとすると、アスペクト比は０．１〜１０の範囲が好ましく、０．１〜８．０の範囲がさらに好ましく、０．１〜６．０の範囲が特に好ましい。なお、ここでいう「延伸時」とは、延伸前のフィルムの縦横比を意味する。
【０３０５】
延伸直後の含水率を０．００１〜１質量％の範囲に保つことは、フィルムが均一に延伸なされるためには必須である。延伸直前のゾーンでフィルムの含水率を０．００１〜１質量％の範囲に制御しているため、含水率が１．０質量％以下だと破断伸度は小さくなり、所望の厚さで正面リターデーションをλ／４領域まで出すことができない。ここで、延伸直後の含水率とは、延伸工程を終えた直後のフィルムの含水率を指している。また、延伸工程を経た後、巻取り部位に至るまでにフィルムに付着している水分を除去してもよい。エアナイフ方式、ブレード方式など公知の方法を用いることができる。
【０３０６】
（５）巻取り工程
本発明に用いられる巻取り装置の一例を図９及び図１０に示す。
【０３０７】
図９及び図１０に示すように、巻取装置５１９は、巻取ユニット５５１を備え、さらに張力制御ユニット５５２を備えることが好ましい。
【０３０８】
巻取ユニット５５１は、回転軸５５５と、巻芯ホルダ５５６と、ターレット５５７と、モーター５５８と、シフト機構５６１と、コントローラ５６２、５６３とを有する。
【０３０９】
回転軸５５５は、長手方向がＢ方向になるように配される。回転軸５５５は、長手方向の一端がターレット５５７に回転自在に取り付けられて、支持されている。回転軸５５５にはモーター５５８が接続し、このモーター５５８により回転軸５５５は周方向に回転する。モーター５５８には、コントローラ５６２が接続する。コントローラ５６２は、回転軸５５５の目的とする回転速度の信号が入力されると、この入力信号に基づいてモーター５５８を制御する。これにより、回転軸５５５は目的とする回転速度で回転する。
【０３１０】
回転軸５５５の外周には、長手方向に延びた一対の凹部が形成されている。フィルム５２７が巻かれる筒状の巻芯５６６の内周には、巻芯５６６の長手方向に延びた一対の凸部が形成されている。巻芯５６６の凸部が回転軸５５５の凹部に入ることで係合し、巻芯５６６は回転軸５５５にセットされる。これにより、巻芯５６６は、回転軸５５５と一体に回転する。
【０３１１】
回転軸５５５の長手方向における両端部には、巻芯５６６を長手方向での両端から押さえる一対の巻芯ホルダ５５６が設けられる。巻芯ホルダ５５６は、回転軸５５５の長手方向でスライド自在であり、スライドすることで巻芯５６６をＢ方向で変位させる。
【０３１２】
巻芯ホルダ５５６には、シフト機構５６１が接続し、このシフト機構５６１は巻芯ホルダ５５６を回転軸５５５の長手方向に沿って変位させる。この変位によって、巻芯５６６はＢ方向に変位する。
【０３１３】
シフト機構５６１には、コントローラ５６３が接続する。コントローラ５６３は、回転軸５５５の長手方向において巻芯ホルダ５５６を移動すべき向きと、移動の速度と、変位量との各目的値の信号が入力されると、この入力信号に基づいて巻芯ホルダ５５６を制御する。これにより、巻芯ホルダ５５６は、回転中の回転軸５５５上を、目的とするタイミング、速度で、目的とする変位量をもって変位する。
【０３１４】
張力制御ユニット５５２は、ガイドローラー５７１、５７２と、ダンサローラー５７３と、シフト機構５７６と、コントローラ５７７とを備えることが好ましい。
【０３１５】
ガイドローラー５７１、５７２は、フィルム５２７を第２スリッター５１８から巻取ユニット５５１へのフィルムの搬送路をなすものであり、フィルム５２７を巻取ユニット５５１へ案内するようにフィルムを支持する。ガイドローラー５７１、５７２は駆動手段を有する駆動ローラーであってもよいし、搬送されているフィルム５２７に接触することで回転するいわゆるフリーローラーであってもよい。
【０３１６】
ダンサローラー５７３は、フィルム５２７の搬送方向に並ぶガイドローラー５７１とガイドローラー５７２との間に配される。フィルム５２７は、ガイドローラー５７１及びガイドローラー５７２に接するフィルム面とは反対側のフィルム面がダンサローラー５７３に接触するように、ダンサローラー５７３に巻きかけられる。
【０３１７】
シフト機構５７６はダンサローラー５７３に接続しており、フィルム面と交差する方向に段差ローラー５７３を変位させる。この変位により、フィルム５２７の長手方向における張力が変化する。シフト機構５７６は、ダンサローラー５７３の変位量の信号が入力されると、この入力信号に基づき、ダンサローラー５７３を目的とする変位量だけ変位させる。
【０３１８】
コントローラ５７７はシフト機構５７６に接続しており、フィルム５２７の長手方向における張力の目的値に対応する信号が入力されると、この入力信号に基づきダンサローラー５７３の変位量を求めて、求めた変位量の信号をシフト機構５７６に出力する。
【０３１９】
なお、下流側のガイドローラー５７２には、フィルム５２７の長手方向における張力を検出する張力センサ（図示無し）を設けることが好ましい。この場合には、コントローラ５７７とガイドローラー５７２の張力センサーとに接続する算出部５７８を設けることがさらに好ましい。算出部５７８は、張力センサーの検出信号が入力されると、その検出信号に対応する張力と張力の目的値との差を求め、差が０（ゼロ）でない場合に張力の目的値に対応する信号を出力してコントローラ５７７に送る。
【０３２０】
以上の巻取ユニット５５１にセットされた巻芯５６６に、フィルム５２７の長手方向の先端を巻き付けて、モーター５５８を駆動する。案内されてきたフィルム５２７は、モーター５５８の駆動により、巻き取られる。案内されてくるフィルム５２７を巻き取る間に、シフト機構５６１により巻芯ホルダ５５６をＢ方向に変位させ、これにより巻芯５６６をＢ方向に往復動させる。この往復動により、案内されてくるフィルム５２７は、溶接部上形成領域５２７ｗがＢ方向にずれたロールを形成しながら巻芯５６６に巻かれる。なお、フィルム５２７の溶接部上形成領域５２７ｗは、バンド５３３の溶接部５３３ｗ上に形成された流延膜５３９の溶接部上領域に対応する領域である。この溶接部上形成領域５２７ｗの詳細については、別の図面を用いて後述する。
【０３２１】
シフト機構５６１は、巻芯ホルダ５５６をＢ方向で一定の振幅で変位させ、巻芯５６６のＢ方向における往復動も一定の振幅をもつようになる。これにより、フィルム５２７の溶接部上形成領域５２７ｗが巻芯５６６の長手方向で一定の振幅でずれながら、フィルム５２７は巻芯５６６に巻かれる。得られたフィルムロールは、溶接部上形成領域５２７ｗがフィルム５２７の幅方向で一定の振幅をもってずれながら巻かれたものとなり、溶接部上形成領域５２７ｗの重なりに起因する黒い筋が無い。
【０３２２】
溶接部上形成領域５２７ｗについて、図１１を参照しながら説明する。流延膜５３９は、前述のとおり、バンド５３３の側部５３３ｓの一方から他方にわたる範囲に形成されるので、溶接部５３３ｗ上にも形成されることになる。溶接部５３３ｗは、略一定の幅をもつ。溶接部５３３ｗの幅は、極めて精度良くバンド５３３を製造した場合であっても、１０ｍｍ程度である。ただし、バンド５３３の精度によっては、溶接部５３３ｗの幅が、長手方向で不均一になっていたり、１０ｍｍよりも大きい場合もある。この溶接部５３３ｗは、バンド５３３を製造するにあたり原材料とした側部５３３ｓ用の幅狭シートと中央部５３３ｃ用の幅広シートとを溶接する際に、溶接ビードとして形成される領域である。この溶接部５３３ｗは、溶接後に研磨等の後処理をしても目視で認めることができる。
【０３２３】
流延膜５３９のうち、溶接部５３３ｗ上に形成される領域を、溶接部上領域５３９ｗと称する。溶接部５３３ｗは、前述のとおり目視で特定することができるので、溶接部上領域５３９ｗは、溶接部５３３ｗ上にある領域として特定される。
【０３２４】
流延膜５３９は、剥取位置ＰＰで剥ぎ取られてから、搬送され、第１スリッター、第１テンター、第２テンター、第２スリッター等により、各種の処理が施される。これらの処理により、フィルム５２７にはＡ方向やＢ方向へ張力が付与されたり、Ｂ方向の側端部の切除が行われる。これにより、剥取位置ＰＰで剥ぎ取られてから巻取装置で巻き取られるまでに、フィルム５２７は、長手方向に伸びたり、乾燥して幅方向で収縮したり、幅方向で延伸されて拡幅したり、切除により幅が狭くされる。
【０３２５】
このため、流延膜とフィルム５２７との幅は異なる場合が通常である。さらに、流延膜の幅方向における溶接部上領域５３９ｗの位置や幅Ｗ５３９とフィルム５２７の幅方向における溶接部対応領域５２７ｗの位置や幅Ｗ５２７とは互いに異なる場合が通常である。
【０３２６】
しかし、溶接部対応領域５２７ｗをフィルム５２７の幅方向において振幅をもつように変位させるにしても、巻取時のフィルム５２７においては溶接部対応領域５２７ｗを目視で確認することができない。そこで、巻取時における溶接部対応領域５２７ｗは以下の方法で特定するとよい。なお、巻取時におけるフィルム５２７は、本実施形態においては、巻取位置ＰＷでのフィルム５２７に対応する。ただし、巻取前の一定時間のフィルム５２７は、乾燥が十分進んでいることから、寸法の変化が極めて少ない。このため、巻取位置ＰＷよりも上流のフィルムを巻取時のフィルム５２７としてみなしても構わない。なお、巻取位置ＰＷとは、巻芯５６６に巻き取られるフィルム５２７が、既に巻芯５６６に巻かれたフィルム５２７の外周面に接触する位置である。
【０３２７】
まず、剥取位置ＰＰにおける流延膜の溶接部上領域５３９ｗにマーキングをする。以降の説明においては、このマークを流延膜マークと称し、図１１において符号Ｍ５３９を付す。マーキングは、溶媒に耐性をもつインク等で行えばよい。流延膜マークＭ５３９が、巻取位置ＰＷに至ると、この流延膜マークＭ５３９がある領域が溶接部対応領域５２７ｗとして特定される。特定された溶接部対応領域５２７ｗに付されてあるマークを、以降の説明においてはフィルムマークと称し、図１１において符号Ｍ５２７を付す。
【０３２８】
図１１においては、フィルムマークＭ５２７が流延膜マークＭ５３９よりも大きくなる場合を示してあるが、剥ぎ取り以降の工程の条件によって、小さくなる場合や、略同等の大きさになる場合もあるし、幅と長手方向の長さとの割合（以降、単に「幅と長さとの比」と称する）が変化している場合がある。しかし、フィルムマークＭ５２７と流延膜マークＭ５３９とについて、大きさの関係や、幅と長さとの比の関係を考慮する必要はなく、フィルムマークＭ５２７の幅を検出すれば足りる。フィルムマークＭ５２７の幅が、溶接部対応領域５２７ｗの幅Ｗ５２７である。
【０３２９】
なお、図１１においては、説明の便宜上、溶接部５３３ｗ、溶接部上領域５３９ｗ、溶接部上形成領域５２７ｗの各幅を、バンド５３３、流延膜５３９、フィルム５２７の幅に対して誇張して大きく描いてある。
【０３３０】
以上のように、溶接部対応領域５２７ｗを特定し、巻取装置５１９により溶接部対応領域５２７ｗがＢ方向にずれたロールを形成しながらフィルム５２７を巻芯５６６に巻くことにより、溶接部５３３ｗに起因するフィルムロールにおける黒い筋の発生が防止される。
【０３３１】
さらに、巻芯５６６のＢ方向における振幅をもった変位の周期は、走行するバンド５３３が１周する時間とすることが好ましい。バンド５３３が１周する時間とは、走行するバンド５３３の任意の部分が、バンド５３３の走行路の特定した位置からその特定した位置に戻ってくるまでに要する時間であり、例えば、流延位置ＰＣにあるバンド５３３の部分が、再び流延位置ＰＣに戻るまでの時間である。この時間は、例えば、バンド５３３の任意の箇所にマーキングをし、このマークが流延位置ＰＣを通過する時点から次回通過する時点までの時間を測ることで求めることができる。
【０３３２】
巻芯５６６の変位の周期を、走行するバンド５３３が１周する時間とすることにより、フィルム５２７の溶接部上形成領域５２７ｗの位置が、バンド５３３の１周する時間で得られる長さを周期として幅方向で振幅する変位量をもったフィルムロールが得られる。これにより、フィルムロールにおける黒い筋の発生が、より確実に防止される。なお、巻芯５６６の変位の周期は、厳密にバンド５３３が１周する時間としなくてもよく、１周する時間と略同等にすれば一定の効果が得られる。
【０３３３】
巻芯５６６の変位の周期は、巻芯ホルダ５５６の変位の周期により制御することができる。そこで、巻芯５６６の変位の周期を設定する場合には、コントローラ５６３は、バンド５３３の１周する時間を入力されると、この入力信号に基づいてシフト機構５６１を制御するものにするとよい。
【０３３４】
溶接部対応領域５２７ｗのＢ方向における変位の振幅は、溶接部対応領域５２７ｗの幅Ｗ５２７に応じて変えてもよい。具体的には、溶接部対応領域５２７ｗの幅Ｗ５２７が大きいほど、溶接部対応領域５２７ｗのＢ方向における変位の振幅を大きくする。これは、溶接部５３３ｗがバンド５３３の長手方向に伸びた略直線にある場合には、特に有効である。溶接部５３３ｗがバンド５３３の長手方向に伸びた略直線であるとは、Ｂ方向における溶接部５３３ｗの振幅が約２ｍｍ以内である場合をいう。なお、振幅とは、Ｂ方向における変位量の半分に当たる。
【０３３５】
溶接部対応領域５２７ｗの幅Ｗ５２７が約１０ｍｍで一定の場合には、溶接部対応領域５２７ｗのＢ方向における変位の振幅は約１０ｍｍとすれば効果がある。
【０３３６】
また、バンド５３３の長手方向を周期に対応させ、溶接部５３３ｗがサインカーブ（ＳＩＮＥ  ＣＵＲＶＥ）を描くように蛇行している場合には、溶接部対応領域５２７ｗも長手方向を周期に対応させるとサインカーブを描くように蛇行する。この場合には、溶接部対応領域５２７ｗのサインカーブと同期してこれと同位相になる方向にフィルム５２７をさせると、溶接部対応領域５２７ｗのＢ方向における変位の振幅をより小さく抑えることができて好ましい。
【０３３７】
この巻取装置５１９における巻取対象のフィルムサイズなどは特に限定されないが、例えば全巻取長が２０００〜１００００ｍの範囲内であり、幅が５００〜２５００ｍｍの範囲内のサイズのフィルムであることが好ましい。
【０３３８】
巻取り工程では除電処理を行うことが好ましい。除電処理について詳細に説明する。
【０３３９】
図１２は、乾燥工程から巻取り工程にかけての本発明の概略図であり、冷却室６０７から巻取室６１０までの間に、除電装置（送風式除電器）６２０、６２１、６２２を設ける。また、パスローラー６２３、６２４をアースさせ、これらパスローラー６２３、６２４にそれぞれ表面電位計６２５、６２６を近接させて設ける。
【０３４０】
パスローラー６０４を経由しながら乾燥室６０５を出たフィルム６０１は、冷却室６０７内で除電装置６２０により室温まで冷却されながら除電される。除電装置６２０は、発生させたイオンを、送風機によりフィルム６０１に直接当てて除電する。この除電装置６２０を乾燥室６０５内に設置することにより、フィルムの帯電電位を下げることができる。図１３は、送風式除電装置６２０による冷却室６０７内で行われるフィルム６０１の除電処理の概略である。図１３に示すように、送風式除電装置６２０は、送風ヘッド６２０ａ内に収められているイオン発生器６２０ｂによってイオンを発生させ、送風機６２０ｃから通風ダクト６２０ｅを通して風を送り、スリット６２０ｄからイオン風をフィルム６０１に向けて放出する。なお、乾燥室６０５を出た時点でのフィルムの帯電電圧を測定するために、パスローラー６２３をアースし、このパスローラー６２３と接触しているフィルム６０１に対して、表面電位計６２５を用いて表面電位の測定を行うことが好ましい。この場合には、測定した表面電位に基づき所定の帯電電位まで除電されていない場合にはイオン風の発生量を制御して適正な表面電位、例えば−１０〜＋１０Ｖの範囲内となるようにする。
【０３４１】
また、冷却室６０７を出たフィルム６０１に対して、除電装置６２１を用いて除電を行う。さらに、ナーリング付与ローラー６０９を用いて、フィルム６０１両端部にエンボス加工でナーリングを付与する。除電装置６２１は、図１３ではナーリング付与ローラーの上流側に設けられている例を図示しているが、その位置に限定されるものではない。
【０３４２】
次に、巻取室６１０において、パスローラー６２４をアースし、このパスローラー６２４と接触しているフィルム６０１に対して表面電位計を設置し、フィルム６０１の表面電位を測定する。そして、測定した表面電位に基づきイオン風の発生量を制御して適正な表面電位、例えば−５〜＋５Ｖの範囲内となるようにして、巻取り直前で除電装置６２２を用いて除電を行いつつ、タッチローラー６１２及び巻取りローラー６１１で巻き取る。
【０３４３】
なお、除電装置６２１〜６２３はイオン風を吹き付けて除電を行っているが、周知の各種除電装置により除電してもよい。また、表面電位計６２５、６２６によって測定された表面電位の値から、コントローラ（図示せず）を用いて各除電装置を制御し、より均一な除電を行うようにしているが、これら表面電位計は省略し、単に各種除電装置で除電を行ってもよい。
【０３４４】
本発明に係るアクリル樹脂フィルムは巻取りの際に保護フィルムを貼り合わせて積層フィルムとすることも好ましい。
【０３４５】
（保護フィルム）
保護フィルムは、アクリル樹脂フィルムとの貼り合わせ及び剥離が可能なフィルムである。保護フィルムをアクリル樹脂フィルムに貼り合わせることによりアクリル樹脂フィルムの表面が傷付くのを防止したり、ハンドリング性を向上させたりすることができる。
【０３４６】
保護フィルムのアクリル樹脂フィルムと貼り合わせる面とは反対側の面の算術平均粗さＲａは、通常０．２μｍ以上、好ましくは０．３μｍ以上、より好ましくは０．５μｍ以上であり、通常１．４μｍ以下、好ましくは１．０μｍ以下、より好ましくは０．８μｍ以下である。通常、保護フィルムのアクリル樹脂フィルムに貼り合わせる面は粘着面となっている。このため、通常は、保護フィルムの粘着面ではない面の算術平均粗さＲａが、前記の範囲に収まるようにする。
【０３４７】
本発明者の検討によれば、保護フィルムのアクリル樹脂フィルムとは反対側の面の算術平均粗さＲａは、アクリル樹脂フィルムロールのシワ及びゲージバンドの発生に対して、大きく関係していると考えられる。複層フィルムをアクリル樹脂フィルムロールとして巻回しする際、複層フィルムが巻き重なることにより、複層フィルムのアクリル樹脂フィルム側の面と保護フィルム側の面とが接する。この際、複層フィルムの保護フィルム側の面の表面粗さ（即ち、保護フィルムのアクリル樹脂フィルムとは反対側の面の表面粗さ）は、複層フィルム間の空気の巻き込み量及び排出量に、大きく影響を及ぼす。
【０３４８】
具体的には、複層フィルムのアクリル樹脂フィルムとは反対側の面の表面が粗くなれば、巻回しの時の複層フィルム間の空気の巻き込み量は多くなり、変形してシワが発生しやすくなる。さらに、複層フィルムのアクリル樹脂フィルムとは反対側の面の表面粗さが粗いと、空気の通路が大きくなって、巻き込んだ空気が抜けやすくなる。そうすると、複層フィルム同士の間から空気が抜けることにより空気層の厚さが変化したとき、その厚さの変化に追従して複層フィルムが変形するので、アクリル樹脂フィルムロールにシワが発生しやすい。そこで、本実施形態では、保護フィルムのアクリル樹脂フィルムとは反対側の面の算術平均粗さＲａを前記範囲の上限値以下にすることにより、シワを防止している。
【０３４９】
一方、複層フィルムのアクリル樹脂フィルムとは反対側の面の表面が平滑になれば、巻取り時の複層フィルムの間の空気の巻き込み量は少なくなり、ゲージバンドが発生しやすい。そこで、本実施形態では、保護フィルムのアクリル樹脂フィルムとは反対側の面の算術平均粗さＲａを前記範囲の下限値以上にすることにより、ゲージバンドを防止している。
【０３５０】
保護フィルムの組成及び層構成は、本発明の効果を著しく損なわない限り任意である。例えば、保護フィルムは、１層のみを備える単層構造のフィルムであってもよく、２層以上の層を備える複層構造のフィルムであってもよい。また、保護フィルムの膜厚は任意であり、通常１０μｍ以上、好ましくは１５μｍ以上、より好ましくは２０μｍ以上、また、通常８０μｍ以下、好ましくは６０μｍ以下、より好ましくは４０μｍ以下としてもよい。
【０３５１】
中でも、保護フィルムは、ポリオレフィン系重合体を含むことが好ましい。保護フィルムが単層構造のフィルムであれば、当該層がポリオレフィン系重合体を含むことが好ましい。また、保護フィルムが複層構造のフィルムであれば、少なくとも一層がポリオレフィン系重合体を含むことが好ましい。ポリオレフィン系重合体を用いることにより、共押出しによる成形が可能となり、生産性に優れる。
【０３５２】
保護フィルムは、通常は２層以上の層を備える複層構造のフィルムである。保護フィルムの好適な例を挙げると、粘着層及び背面層を備えるフィルム；粘着層、中間層及び背面層をこの順で備えるフィルム；などが挙げられる。この場合、粘着層の表面が、保護フィルムの粘着面を形成する。
【０３５３】
以下、保護フィルムの好適な構成要素例について説明する。
【０３５４】
（粘着層）
粘着層は保護フィルムのアクリル樹脂フィルム側の表面に位置し、アクリル樹脂フィルムに粘着しうる層である。粘着層は粘着剤を含んで形成され、粘着剤による粘着力によって保護フィルムがアクリル樹脂フィルムに対して固定されうるようになっている。
【０３５５】
粘着剤としては、例えば、ゴム系粘着剤、アクリル系粘着剤、ポリビニルエーテル系粘着剤、ウレタン系粘着剤、シリコーン系粘着剤などを挙げることができる。なお、粘着剤は、１種類を単独で用いてもよく、２種類以上を任意の比率で組み合わせて用いてもよい。
【０３５６】
粘着剤の中でも、一般式Ａ−Ｂ−Ａも若しくは一般式Ａ−Ｂで表されるブロック共重合体（ただし、これらの式中、Ａはスチレン系重合体ブロックを表し、Ｂはブタジエン重合体ブロック、イソプレン重合体ブロック、及びこれらを水素添加して得られるオレフィン重合体ブロックからなる群より選ばれる重合体ブロックを表す。）を含有するゴム系粘着剤；アクリル系粘着剤が好ましい。
【０３５７】
前記の一般式Ａ−Ｂ−Ａ若しくは一般式Ａ−Ｂで表されるブロック共重合体において、スチレン系重合体ブロックＡは、重量平均分子量が１２０００以上、１０００００以下、ガラス転移温度が２０℃以上のものが好ましい。また、ブタジエン重合体ブロック、イソプレン重合体ブロック、及びこれらを水素添加して得られるオレフィン重合体ブロックからなる群より選ばれる重合体ブロックＢは、重量平均分子量が１００００以上、３０００００以下、ガラス転移温度が−２０℃以下のものが好ましい。さらに、上記Ａ成分とＢ成分の質量比（Ａ成分／Ｂ成分）が、好ましくは５／９５以上、より好ましくは１０／９０以上であり、好ましくは５０／５０以下、より好ましくは３０／７０以下である。
【０３５８】
上記一般式Ａ−Ｂ−Ａで表されるブロック共重合体の例としては、スチレン−エチレン／プロピレン−スチレン共重合体、スチレン−エチレン／ブチレン−スチレン共重合体、及びそれらの水素添加体を挙げることができ、一般式Ａ−Ｂで表されるブロック共重合体の例としては、スチレン−エチレン／プロピレン共重合体、スチレン−エチレン／ブチレン共重合体及びそれらの水素添加体を挙げることができる。
【０３５９】
アクリル系粘着剤の例としては、メチル（メタ）アクリレート、エチル（メタ）アクリレート、ｎ−ブチル（メタ）アクリレート、２−エチルヘキシル（メタ）アクリレート、イソブチル（メタ）アクリレート、ヘキシル（メタ）アクリレート、オクチル（メタ）アクリレート、ラウリル（メタ）アクリレート、ステアリル（メタ）アクリレート等のアルキル（メタ）アクリレート類；メトキシエチル（メタ）アクリレート、ブトキシエチル（メタ）アクリレート等のアルコキシアルキル（メタ）アクリレート類；シクロヘキシル（メタ）アクリレート、フェニル（メタ）アクリレート、ベンジル（メタ）アクリレート、ビニルアセテート、（メタ）アクリルアミド、Ｎ−メチロール（メタ）アクリルアミド等の（メタ）アクリルアミド類；等の単独重合体若しくは共重合体などを挙げることができる。なお、（メタ）アクリレートとは、アクリレート及びメタクリレートのことを意味し、（メタ）アクリルとはアクリル及びメタクリルのことを意味する。
【０３６０】
アクリル系粘着剤には、好ましくは官能基を有するアクリル系単量体が共重合されて用いられる。官能基を有するアクリル系単量体の例としては、マレイン酸、フマル酸、（メタ）アクリル酸等の不飽和酸類；２−ヒドロキシエチル（メタ）アクリレート、２−ヒドロキシプロピル（メタ）アクリレート、２−ヒドロキシヘキシル（メタ）アクリレート、ジメチルアミノエチルメタクリレート、（メタ）アクリルアミド、Ｎ−メチロール（メタ）アクリルアミド、グリシジル（メタ）アクリレート、無水マレイン酸などを挙げることができる。なお、官能基を有するアクリル系単量体は、１種類を単独で用いてもよく、２種類以上を任意の比率で組み合わせて用いてもよい。
【０３６１】
アクリル系粘着剤には、必要に応じて架橋剤を含ませてもよい。前記の架橋剤は、共重合体に存在する官能基と熱架橋反応し、最終的には三次元網状構造を有する粘着層とするための化合物である。架橋剤を含ませることにより、保護フィルムにおいて粘着層と接する他の層（中間層、背面層等）との密着性、保護フィルムの強靱性、耐溶剤性、耐水性等を向上させることができる。架橋剤としては、例えば、イソシアネート系化合物、メラミン系化合物、尿素系化合物、エポキシ系化合物、アミノ系化合物、アミド系化合物、アジリジン化合物、オキサゾリン化合物、シランカップリング剤等、また、それらの変性体を適宜使用してもよい。なお、架橋剤は１種類を単独で用いてもよく、２種類以上を任意の比率で組み合わせて用いてもよい。
【０３６２】
粘着層の架橋性及び強靱性等の観点から、架橋剤としては、イソシアネート系化合物及びその変性体を使用することが好ましい。イソシアネート系化合物とは、１分子中にイソシアネート基を２個以上有する化合物であり、芳香族系と脂肪族系の化合物に大別される。芳香族系のイソシアネート系化合物としては、例えば、トリレンジイソシアネート、ジフェニルメタンジイソシアネート、ポリメチレンポリフェニルポリイソシアネート、ナフタリンジイソシアネート、トリジンジイソシアネート、パラフェニレンジイソシアネート等が挙げられる。また、脂肪族系のイソシアネート系化合物としては、例えば、ヘキサメチレンジイソシアネート、イソホロンジイソシアネート、ジシクロヘキシルメタンジイソシアネート、水添キシリレンジイソシアネート、リジンジイソシアネート、テトラメチルキシレンジイソシアネート、キシリレンジイソシアネート等が挙げられる。さらに、これらのイソシアネート系化合物の変性体としては、例えば、イソシアネート系化合物のビゥレット体、イソシアヌレート体、トリメチロールプロパンアダクト体等が挙げられる。
【０３６３】
架橋剤を使用する場合、架橋反応を促進させるために、例えば、ジブチルスズラウレート等の架橋触媒を、粘着剤に含ませるようにしてもよい。
【０３６４】
粘着層には、必要に応じて、粘着付与性重合体を含ませてもよい。粘着付与性重合体としては、例えば、芳香族炭化水素重合体、脂肪族炭化水素重合体、テルペン重合体、テルペンフェノール重合体、芳香族炭化水素変性テルペン重合体、クロマン・インデン重合体、スチレン系重合体、ロジン系重合体、フェノール系重合体、キシレン重合体等が挙げられ、中でも低密度ポリエチレン等の脂肪族炭化水素重合体が好ましい。ただし、具体的な粘着付与性重合体の種類は、他の重合体との相溶性、樹脂の融点、及び粘着層の粘着力の点から、適宜選択される。また、粘着付与性重合体は、１種類を単独で用いてもよく、２種類以上を任意の比率で組み合わせて用いてもよい。
【０３６５】
粘着付与性重合体の量としては、例えば前記のブロック共重合体１００質量部に対しては、好ましくは５質量部以上であり、好ましくは２００質量部以下、より好ましくは１００質量部以下である。粘着付与性重合体の量を前記範囲の下限値以上とすることによりアクリル樹脂フィルムと貼り合わせた場合に保護フィルムが浮いたり剥がれたりしないようにできる。また、上限値以下とすることにより、保護フィルムの繰り出し張力を抑制して、アクリル樹脂フィルムとの貼り合わせの際のシワ及び傷を防止したり、粘着付与性重合体のブリードアウトを防いで粘着層の粘着力を高く維持したりできる。
【０３６６】
粘着層には、必要に応じて、例えば軟化剤、老化防止剤、充填剤、着色剤（染料又は顔料など）などの添加剤を含ませてもよい。なお、添加剤は、１種類を単独で用いてもよく、２種類以上を任意の比率で組み合わせて用いてもよい。
【０３６７】
軟化剤としては、例えば、プロセスオイル、液状ゴム、可塑剤などが挙げられる。
【０３６８】
充填剤としては、例えば、硫酸バリウム、タルク、炭酸カルシウム、マイカ、シリカ、及び酸化チタンなどが挙げられる。
【０３６９】
粘着層の粘着力は、保護フィルムにおいて粘着層と接する他の層（中間層、背面層等）に対して、０．４Ｎ／ｃｍ以上が好ましく、０．６Ｎ／ｃｍ以上がより好ましく、６Ｎ／ｃｍ以下が好ましく、４Ｎ／ｃｍ以下がより好ましい。粘着力を前記範囲の下限値以上にすることにより、アクリル樹脂フィルムに保護フィルムを貼り合わせた際に保護フィルムの浮き及び剥がれを防止できる。また、上限値以下にすることにより、保護フィルムの繰り出し張力を抑制して、環状ポリオレフィンフィルムとの貼り合わせの際のシワ及び傷を防止できる。
【０３７０】
粘着層の膜厚は、通常１．０μｍ以上、好ましくは２．０μｍ以上であり、通常５０μｍ以下、好ましくは３０μｍ以下である。粘着層の膜厚を前記範囲の下限値以上にすることにより、粘着力を高くして、アクリル樹脂フィルムに保護フィルムを貼り合わせた際に保護フィルムの浮き及び剥がれを防止できる。また、上限値以下にすることにより、粘着力が過度に高くなることを防止して、保護フィルムの繰り出し張力を抑制できるので、アクリル樹脂フィルムとの貼り合わせの際のシワ及び傷を防止できる。また、保護フィルムのコシが強くなりすぎることを防止できるので、保護フィルムのハンドリング性を良好にできる。
【０３７１】
（背面層）
背面層は、粘着層に対してアクリル樹脂フィルムとは反対側に位置し、通常は保護フィルムのアクリル樹脂フィルムとは反対側の表面に位置する層である。この背面層は、通常、アクリル樹脂フィルムとは粘着しない。背面層を備える保護フィルムにおいては、通常、この背面層の露出面の算術平均粗さＲａが、保護フィルムの粘着面とは反対側の面の算術平均粗さＲａになる。
【０３７２】
通常、背面層は樹脂により形成される。背面層を形成する樹脂に含まれる重合体は、単独重合体でもよく、共重合体でもよい。好適な例を挙げると、ポリオレフィン系重合体が挙げられる。
【０３７３】
ポリオレフィン系重合体は、鎖状オレフィンの単独重合体若しくは共重合体、又は、鎖状オレフィンと当該鎖状オレフィンに共重合可能な単量体との共重合体である。その例を挙げると、ポリエチレン、ポリプロピレン、エチレン−プロピレン共重合体、プロピレン−αオレフィン共重合体、エチレン−α−オレフィン共重合体、エチレン−エチル（メタ）アクリレート共重合体、エチレン−メチル（メタ）アクリレート共重合体、エチレン−ｎ−ブチル（メタ）アクリレート共重合体、エチレン−酢酸ビニル共重合体等が挙げられる。ここで、ポリエチレンとしては、例えば、低密度ポリエチレン、中密度ポリエチレン、高密度ポリエチレン、直鎖状低密度ポリエチレンなどが挙げられる。また、エチレン−プロピレン共重合体としては、例えば、ランダム共重合体、ブロック共重合体などが挙げられる。さらに、α−オレフィンとしては、例えば、ブテン−１、ヘキセン−１、４−メチルペンテン−１、オクテン−１、ペンテン−１、ヘプテン−１等が挙げられる。
【０３７４】
上述したポリオレフィン系重合体の中でも、ポリエチレン、ポリプロピレン、エチレン−プロピレン共重合体、プロピレン−αオレフィン共重合体からなる群より選ばれる重合体が好ましく、エチレン−プロピレン共重合体及びプロピレン−αオレフィン共重合体（以下、これらをまとめて「プロピレン系共重合体」ということがある。）がより好ましく、エチレン−プロピレン共重合体が特に好ましい。
【０３７５】
上述した重合体は、１種類を単独で用いてもよく、２種類以上を任意の比率で組み合わせて用いてもよい。中でも、エチレン−プロピレン共重合体等のプロピレン系共重合体と、低密度ポリエチレンとを組み合わせて用いることが好ましい。この際、プロピレン系共重合体６０〜９０質量％と、低密度ポリエチレン４０〜１０質量％とを組み合わせることが特に好ましい。エチレン含有量が多くなる程、エチレン−プロピレン共重合体の融点を低下させることができる。このため、共押出の容易さ、及び、低温押出を可能にする観点から、コモノマであるエチレン含有量としては３〜７モル％の範囲が好ましい。なお、背面層に耐熱性を付加したい場合は、エチレン含有量を少なくし、所望の耐熱性を得られるよう適宜選定してもよい。
【０３７６】
プロピレン系共重合体の２３０℃におけるメルトフローレート（以下、適宜「ＭＦＲ」ということがある。）は５ｇ／１０分〜４０ｇ／１０分の範囲が好ましい。特に、ＭＦＲが２０ｇ／１０分〜４０ｇ／１０分の範囲のものは、低温押出が可能であり、低密度ポリエチレンと組み合わせることで背面層の表面を粗面化しやすいことから、より好ましい。
【０３７７】
また、背面層を構成する低密度ポリエチレンは、１９０℃におけるＭＦＲが０．５ｇ／１０分〜５ｇ／１０分であることが好ましい。
【０３７８】
さらに、低密度ポリエチレンは、密度が０．９１０ｇ／ｃｍ３〜０．９２９ｇ／ｃｍ３であることが好ましい。低密度ポリエチレンの密度をこの範囲の下限値以上にすることで、背面層の表面の表面粗さを適切な範囲に調整しやすい。また、上限値以下にすることで、搬送に用いるロール（例えば、金属ロール、ゴムロール等）との擦過による保護フィルムからの樹脂の脱離を防止して、白粉発生を抑制できる。
【０３７９】
背面層に含まれる重合体（例えば、プロピレン系共重合体及び低密度ポリエチレン）は、粘着層に含まれる重合体と異なるものであってもよいが、同一の重合体を用いることが好ましい。
【０３８０】
背面層を形成する樹脂には、本発明の効果を著しく損なわない限り、例えば、タルク、ステアリン酸アミド、ステアリン酸カルシウム等の充填剤、滑剤、酸化防止剤、紫外線吸収剤、顔料、帯電防止剤、核剤などの添加剤を含ませてもよい。なお、添加剤は、１種類を単独で用いてもよく、２種類以上を任意の比率で組み合わせて用いてもよい。
【０３８１】
背面層の厚さは、粘着層の厚さとの比（粘着層／背面層）で、通常１／４０以上、好ましくは１／２０以上であり、通常１／１以下、好ましくは１／２以下である。これにより、背面層の厚さが粘着層に比較して過度に薄くなることを防止できるので、成膜性を改善して、フィッシュアイを防止することができる。また、背面層の厚さが粘着層に比較して過度に厚くなることを防止できるので、保護フィルムの繰り出し張力を抑制でき、アクリル樹脂との貼り合わせの際のシワ及び傷を防止できる。
【０３８２】
（中間層）
粘着層と背面層との間には、必要に応じて中間層を設けてもよい。中間層は通常は樹脂により形成されるが、中でも、ポリオレフィン系重合体を含む樹脂によって形成することが好ましい。
【０３８３】
中間層に含まれるポリオレフィン系重合体としては、例えば、低密度ポリエチレン、中密度ポリエチレン、高密度ポリエチレン、直鎖状低密度ポリエチレン、エチレン−α−オレフィン共重合体、ポリプロピレン、エチレン−プロピレン共重合体（ランダム共重合体及び／又はブロック共重合体）、α−オレフィン−プロピレン共重合体、エチレン−エチル（メタ）アクリレート共重合体、エチレン−メチル（メタ）アクリレート共重合体、エチレン−ｎ−ブチル（メタ）アクリレート共重合体、エチレン−酢酸ビニル共重合体等が挙げられる。なお、ポリオレフィン系重合体は、１種類を単独で用いてもよく、２種類以上を任意の比率で組み合わせて用いてもよい。ただし、中間層に含まれるポリオレフィン系重合体は、前記粘着層及び背面層に含まれる重合体とは異なる種類のポリオレフィン系重合体であることが好ましい。
【０３８４】
中間層には、必要に応じて、粘着層を形成する材料、及び、背面層を形成する材料を含ませてもよい。通常、共押出成形法で保護フィルムを製造する場合、端部の膜厚が不均一な部分はスリット工程等でスリットされ、除却される。このようにして除去された部分を中間層の原料として用いることで、使用原料の量を低減できる。
【０３８５】
中間層には、本発明の効果を著しく損なわない限り、例えば、タルク、ステアリン酸アミド、ステアリン酸カルシウム等の充填剤、滑剤、酸化防止剤、紫外線吸収剤、顔料、帯電防止剤、造核剤等の添加剤を含ませてもよい。なお、添加剤は、１種類を単独で用いてもよく、２種類以上を任意の比率で組み合わせて用いてもよい。
【０３８６】
中間層の膜厚は、通常１３〜７０μｍの範囲である。
【０３８７】
（保護フィルムの製造方法）
保護フィルムは、例えば、下記の製造方法（ｉ）〜（ｉｉｉ）により製造してもよい。
【０３８８】
（ｉ）粘着層の材料及び背面層の材料、並びに必要に応じて中間層の材料を共押し出しする方法。
【０３８９】
（ｉｉ）背面層又は中間層を用意し、用意した層に粘着剤を塗布して粘着層を形成する方法。
【０３９０】
（ｉｉｉ）粘着層及び背面層、並びに必要に応じて中間層を別々に用意し、用意した各層
を貼り合わせて一体化する方法。
【０３９１】
例示した製造方法のうち、共押出成形法による製造方法（ｉ）は、粘着層と背面層又は中間層とが強固に密着しており、アクリル樹脂フィルムへの糊残りが起こり難い点、製造工程が簡素化されるためにコストが安価である点、などの利点を有し、特に好ましい。ここで「糊残り」とは、保護フィルムの剥離後にアクリル樹脂フィルムに粘着剤が残留する現象をいう。製造方法（ｉ）により製造される保護フィルムでは、背面層として、分岐状低密度ポリエチレン、ポリプレピレン等のポリオレフィン重合体が用いられることが多い。一方、粘着層には、通常は、例えば酢酸ビニル、直鎖状低密度ポリエチレン、メタロセン直鎖状低密度ポリエチレンなどが使用される。中でも、糊残り及び経時での密着力の増加などを避ける観点からは、酢酸ビニル系よりも直鎖状低密度ポリエチレン系の粘着剤を使用する場合が多い。
【０３９２】
また、塗布法による製造方法（ｉｉ）により製造される保護フィルムでは、背面層として、通常、ポリエチレンテレフタレート及びポリオレフィン重合体が用いられることが多く、粘着層にはゴム系粘着剤及びアクリル系粘着剤が用いられることが多い。中でも、保護フィルム中の異物を懸念する場合には背面層にポリオレフィン重合体よりもポリエチレンテレフタレートを使用することが好ましい。また、製造方法（ｉｉ）では、クリーンルームで製造を行うと異物の無い高品質の保護フィルムが得られる。
【０３９３】
保護フィルムのアクリル樹脂フィルムとは反対側の面が上述した算術平均粗さＲａを有するようにするためには、例えば、背面層の表面を変形させることにより、所定の算術平均粗さＲａを有する凹凸を形成してもよい。例えば、凹凸を有する賦型ロールを用いて、共押出成形法において得られた押出直後の保護フィルムを押圧して背面層の表面に凹凸を転写するニップ成形法；保護フィルムを、凹凸を有する離型フィルムで挟圧して離型フィルムの凹凸を転写した後、離型フィルムを剥離する方法；保護フィルムの背面層の表面に微粒子を噴射して保護フィルムの背面層の表面を切削する方法；などが挙げられる。また、背面層の表面を変形させる工程は、背面層と粘着層とを貼り合わせる前でもよく、後でもよい。
【０３９４】
さらに、背面層の組成を調整することで背面層の表面に凹凸を形成してもよい。例えば、背面層に所定の粒径の微粒子を含有させて背面層に凹凸を形成させる方法；背面層を形成する樹脂等の材料の配合比を調整して背面層に凹凸を形成させる方法、などが挙げられる。
【０３９５】
上述した中でも、凹凸の転写むらのない保護フィルムを広幅で得られる事から、凹凸を有する賦型ロールを用いたニップ形成法が好ましく、鏡面ロールと凹凸を有する賦型ロールとを用いて保護フィルムを挟圧する方法が特に好ましい。
【０３９６】
それぞれの鏡面ロール及び賦型ロールの表面材質は、例えば、金属、ゴム、樹脂などが挙げられる。これらは保護フィルムの背面層の表面に目的とする凹凸形状が転写できるように選ばれる。ただし、賦型ロールの硬さは、鏡面ロールの硬さ以上であることが好ましい。また、例えば、鏡面ロールと同等の表面性を持ち、賦型ロールより軟らかい樹脂フィルムなどを介して保護フィルムを狭圧させてもよい。
【０３９７】
鏡面ロール及び賦型ロールは、それぞれ独立に温度調節ができるものが好ましい。鏡面ロールの温度は、４０〜１６０℃の範囲あることが好ましく、かつ、賦型ロールの温度は、６０〜２００℃の範囲であることが好ましい。鏡面ロールの温度は、６０〜１３０℃の範囲がさらに好ましく、賦型ロールの温度は、８０〜１８０℃の範囲がさらに好ましい。鏡面ロール又は賦型ロールの温度を前記範囲の下限温度以上にすることにより、凹凸の転写むらを防止できる。また、鏡面ロール又は賦型ロールの温度を前記範囲の上限温度以下にすることにより、保護フィルムが鏡面ロール又は賦型ロールに巻きつくことを防止できる。
【０３９８】
ニップ形成法において、保護フィルムのアクリル樹脂とは反対側の面の上述した算術平均粗さＲａは、挟圧時における保護フィルム、鏡面ロール及び賦型ロールの温度、ロール速度、保護フィルムを挟圧する際の圧力、並びに鏡面ロール及び賦型ロールの表面の材質を、保護フィルムを形成する材料の特性に合わせて、適宜選定することで調整することができる。通常、鏡面ロール及び賦型ロール温度は、背面層を形成する樹脂のガラス転移温度（Ｔｇ）に対して、（Ｔｇ−６０）〜（Ｔｇ＋２０）℃とするのが好ましい。
【０３９９】
保護フィルムの表面には、必要に応じて、表面改質処理を施してもよい。表面改質処理としては、例えば、エネルギー線照射処理及び薬品処理などが挙げられる。
【０４００】
また、保護フィルムの表面には、必要に応じ印刷を行ってもよい。
【０４０１】
（貼り合わせ）
アクリル樹脂フィルムと保護フィルムとを貼り合わせることにより、複層フィルムを得る。貼り合わせの際には、アクリル樹脂フィルム及び保護フィルムのシワ及び弛みをなくすため、アクリル樹脂フィルム及び保護フィルムに所定の大きさの張力を与えることが好ましい。また、貼り合わせの際には、例えばニップロール等によって、圧力をかけながら貼り合わせを行うことが好ましい。
【０４０２】
こうして製造された複層フィルムは、アクリル樹脂フィルム及び保護フィルムを備える。また、複層フィルムは、通常、一方の表面においてアクリル樹脂フィルムが露出し、他方の表面において保護フィルムが露出している。この際、アクリル樹脂フィルムと保護フィルムとの間にさらに任意の層を備えていてもよい。任意の層は、１層であってもよく、２層以上であってもよい。また、任意の層が２層以上ある場合、これらの層は同じでもよく、異なっていてもよい。
【０４０３】
複層フィルムの幅は、１５００ｍｍ以上が好ましく、１８００ｍｍ以上がより好ましい。一般に、幅が広いフィルムを巻回したフィルムロールはシワ又はゲージバンドが生じやすい。しかし、本実施形態にかかる複層フィルムは、このように広い幅を有しながら、巻回したときに良好な巻き姿を実現することができる。また、複層フィルムの幅の上限は、通常２５００ｍｍ以下である。
【０４０４】
（複層フィルムを巻回しする工程）
複層フィルムを得た後で、その複層フィルムをロール状に巻回して、アクリル樹脂フィルムロールを得る。通常、複層フィルムを巻回しする工程においては、巻取りロール及び接圧ローラーを備える巻取り装置を用いる。そして、接圧ローラーで押圧して、複層フィルムに面圧を付与しながら、巻取りロールに複層フィルムを巻き取ることにより、アクリル樹脂フィルムロールを得る。
【０４０５】
接圧ローラーによって面圧を付与しながら複層フィルムを巻回しすることにより、高速での巻回しにおいて、空気の巻き込み量を抑制しやすい。このため、シワの発生を防止して、良好な巻き姿を有するアクリル樹脂フィルムロールを製造できる。
【０４０６】
この際、保護フィルムのアクリル樹脂フィルムとは反対側の面の算術平均粗さをＲａ（μｍ）としたときに、接圧ローラーの圧力Ｐ（Ｎ／ｍ）は、下記式（４−１）を満たすことが好ましい。
【０４０７】
５０×Ｒａ＋７５≦Ｐ≦２３×Ｒａ＋１６０  （４−１）
上述したように、複層フィルムの巻回しに際して、シワ及びゲージバンドを防止する観点では、巻重なる複層フィルムの間への空気の巻き込み量を抑制及び制御することが好ましい。この際、空気の巻き込み量は、保護フィルムのアクリル樹脂フィルムとは反対側の面の表面粗さによって変化する。そのため、接圧ローラーの圧力Ｐは、保護フィルムのアクリル樹脂フィルムとは反対側の面の表面粗さに応じて設定することが好ましい。
【０４０８】
保護フィルムのアクリル樹脂フィルムとは反対側の面の表面粗さが粗ければ粗いほど、巻回し時の空気の巻き込み量は多くなるので、接圧ローラーの圧力Ｐを強くして、空気の巻き込みを抑制することが好ましい。さらに、保護フィルムのアクリル樹脂フィルムとは反対側の面の表面粗さが粗ければ、巻回し時の空気の巻き込み量が多くなるので、接圧ローラーの圧力Ｐの変化による空気の巻き込み量の変化も大きくなる。このため、保護フィルムのアクリル樹脂フィルムとは反対側の面の表面粗さが平滑である場合と比較して、保護フィルムのアクリル樹脂フィルムとは反対側の面の表面粗さが粗い場合には、接圧ローラーの圧力Ｐの好適な範囲は狭くなる。そのため、接圧ローラーの圧力Ｐは、保護フィルムのアクリル樹脂フィルムとは反対側の面の算術平均粗さＲａの範囲において、上記式（４−１）のように、前記Ｒａに応じた範囲であることが好ましい。
【０４０９】
複層フィルムの巻回し速度は、通常５ｍ／分以上、好ましくは１０ｍ／分以上であり、通常５０ｍ／分以下、好ましくは４５ｍ／分以下、より好ましくは４０ｍ／分以下である。巻回し速度を前記範囲の下限値以上とすることにより製造効率を高めることができ、上限値以下とすることにより空気の巻き込み量を抑制することができる。
【０４１０】
アクリル樹脂フィルムロールの巻回し数に制限は無いが、通常４０回以上、好ましくは６０回以上であり、通常２７０００回以下、好ましくは１３０００回以下である。
【０４１１】
また、アクリル樹脂フィルムロールの外径に制限はないが、通常１６０ｍｍ以上、好ましくは１９０ｍｍ以上であり、通常２３００ｍｍ以下、好ましくは１２００ｍｍ以下である。
【０４１２】
本発明に係るアクリル樹脂フィルムロール（ロール状フィルム）の包装方法及び包装体の好ましい実施形態について説明する。
【０４１３】
図１４は、ロール状フィルムと包材を示す斜視図であり、図１５は、ロール状フィルムを包材で包装した包装体を示す斜視図である。
【０４１４】
図１４に示すように、ロール状フィルム７１２は、円筒状の巻芯７１６を有し、この巻芯７１６に長尺状のフィルム７１４がロール状に巻き付けられている。巻芯７１６の幅寸法は、フィルム７１４の幅寸法よりも大きく形成されており、フィルム７１４は巻芯７１６の幅方向の略中央位置に巻き付けられている。したがって、ロール状フィルム７１２は、巻芯７１６の両端部がフィルム７１４から突出した状態になっている。
【０４１５】
フィルム７１４は、後述するように、その表面に少なくとも一層の光硬化性樹脂層を備えている。
【０４１６】
また、フィルム７１４は、その幅方向の両端部位置にエンボス又はナーリングとも称される微小な凹凸を有し、フィルムをロール状に巻取る際の端面ズレや巻き緩みの防止を目的として、例えば高さ５〜５０μｍの範囲、又は、フィルム膜厚の０．０５〜０．３の範囲で形成される。
【０４１７】
一方、包材７１８は、円筒状に形成され、その幅寸法は、フィルム７１４の幅寸法よりも大きく形成される。包材７１８の内径はロール状フィルム７１２の外径よりも大きく形成されており、ロール状フィルム７１２に包材７１８を被せることができるようになっている。なお、包材７１８は、矩形のシート状のものを用いてもよく、この場合には、ロール状フィルム７１２を包材７１８で包んで円筒状にした後、包材７１８の縁を粘着テープ等で貼り付けて固定するとよい。
【０４１８】
包材７１８は、その外面が日射反射率７０％以上（ＪＩＳ−Ｒ−３１０６準拠）のものが使用される。例えば、ポリエチレン（ＰＥＴ）の外面にアルミ蒸着を施した包材７１８が使用される。なお、包材７１８は、日射反射率が７０％以上のものであればよく、アルミ以外の金属蒸着をしたものや、アルミ箔などの金属箔を用いてもよい。また、包材７１８の日射反射率は８０％以上がより好ましく、９０％以上がさらに好ましい。このような包材７１８を用いて図１５の包装体７１０を形成することによって、包装体７１０の内部の温度差を２５℃以内、好ましくは２０℃以内に抑制することができる。
【０４１９】
また、包材７１８は、４０℃９０％ＲＨ環境下の透湿度が５．４ｇ／ｍ２・ｄａｙ以下のものを用いることが好ましい。このような透湿度の包材７１８を用いることによって、包装体７１０の内部の湿度変化速度を４％／分以下に抑えることができる。
【０４２０】
上記のごとく構成された包材７１８は、図１５に示すように、ロール状フィルム７１２に被せられ、その両端部にゴムバンド７２０が外嵌される。このゴムバンド７２０によって包材７１８の両端部が巻芯７１６の外周面に密着した状態で固定される。これにより、包材７１８でロール状フィルム７１２を包んだ包装体７１０が形成される。なお、包材７１８の固定方法はゴムバンド７２０に限定されるものではなく、粘着テープ等で巻芯７１６に貼り付けることによって固定してもよい。
【０４２１】
次に上記のごとく構成された包装体７１０の作用について説明する。図１６（Ａ）、図１６（Ｂ）は、従来の包装体（すなわち、日射反射率が７０％未満の包材で包装した包装体）におけるロール状フィルム７１２の故障を説明する模式図である。
【０４２２】
従来の包装体の場合、包装体に太陽光が当たると、包装体の内部では当たった側と当たらない側とで温度差が発生し、さらに温度差に伴う湿度差が発生する。その結果、両者の間でフィルム７１４の熱膨張差又は湿度膨張差が生じ、ベコ故障と呼ばれるロール状フィルム７１２の変形が発生する。ベコ故障とは、図１６（Ｂ）に示すように、フィルム７１４の幅方向の端部がローレット（エンボス）７１４Ａによって固巻きされているのに対して、中央部では巻きが緩いために変形する現象であり、巻取り時のテンションを上げるほど発生しやすくなる。このため、従来は、前段の加工装置において巻取りテンションを上げることができず、フィルム７１４の長尺化や搬送速度の増加に対応することができない。
【０４２３】
これに対して、本実施の形態の包装体は、日射反射率７０％以上の包材７１８によって包装されている。したがって、太陽光が包装体７１０に当たった場合にも、太陽光のほとんどが包材７１８で反射され、包装体７１０に吸収させないので、包装体７１０の内部に温度差、湿度差が生じることを防止できる。これにより、フィルム７１４が変形してベコ故障を発生することを防止でき、巻取りテンションが高いロール状フィルム７１４の場合にも包装体７１０での不具合を防止することができる。よって、本実施の形態によれば、包装前の加工ラインにおいて巻取りテンションを増加させることができるので、フィルム７１４を長尺化したり、搬送速度を高めたりすることが可能となる。
【０４２４】
また、巻き芯にアクリル樹脂フィルムを巻き取る際には、巻き芯に両面テープ、緩衝材等が貼り付けられる。両面テープは、フィルムの先端部を巻き芯に固定するためのものである。
【０４２５】
図１７に示すように、両面テープ８３１は、例えばＰＥＴ（ポリエチレンテレフタレート）製の帯状支持体８３１ａの一方の面（裏面）に巻き芯側の第１粘着層８３１ｂが、他方の面（表面）にフィルム側の第２粘着層８３１ｃが形成されている。両面テープ８３１の厚さｔ０２は１０〜６０μｍの範囲であり、好ましくは１０〜３０μｍの範囲で、より好ましくは１０〜１５μｍの範囲である。この両面テープ８３１として、例えば、日東電工製（型式：５６０１、５６０３、５６０５、５６０６）が用いられる。なお、図１７以降の各断面図において、実際の寸法で表示すると、フィルム８１５、両面テープ８３１、緩衝材８３２などの各部材の判別が困難になるため、各図において、厚さ方向寸法は誇張して表示してある。
【０４２６】
両面テープ８３１の幅Ｗ０２は２５〜１５０ｍｍの範囲であり、好ましくは４０〜９０ｍｍの範囲であり、より好ましくは４０〜６０ｍｍの範囲である。２５ｍｍ未満であると、貼り付け不良となり、１５０ｍｍを超えるとテープにシワが発生しやすくなり、ともに好ましくない。
【０４２７】
両面テープ８３１の各粘着層８３１ｂ、８３１ｃは、支持体８３１ａの全面に形成されている。これら各粘着層８３１ｂ、８３１ｃは、組成及び厚さが同じであるが、異なる組成や異なる厚さとしてもよい。第２粘着層８３１ｃの形成面には、図示は省略したが、剥離テープが貼り付けられている。剥離テープは、第１粘着層８３１ｂによって巻き芯８２３に両面テープ８３１を貼り付けた後に、フィルム８１５を巻き取る前に剥がされる。
【０４２８】
緩衝材８３２は、例えばポリエステル、不織布などから構成されており、巻き取るフィルム８１５の厚さよりも薄く形成されている。そして、両面テープ８３１よりも弾力性を有するものが用いられる。緩衝材８３２は、それ自体が粘着層を持っていなくてもよく、この場合には両面テープ８３１を介して巻き芯８２３に取り付けられる。
【０４２９】
図１８に示すように、緩衝材８３２の幅Ｗ０３は５〜３０ｍｍの範囲であり、好ましくは８〜１８ｍｍの範囲であり、より好ましくは８〜１２ｍｍの範囲である。５ｍｍ未満であると、巻芯への貼合わせ不良が発生し、３０ｍｍを超えると切り口写りを改善することができず、ともに好ましくない。なお、緩衝材８３２の幅Ｗ０３を巻き芯円周長に基づき決定する場合には、巻き芯円周長の２％以下であることが好ましい。
【０４３０】
図１８に示すように、緩衝材８３２の厚さｔ０３は使用する緩衝材の数量によって異なる。例えば、図１８〜図２１及び後述する図２３に示すように、緩衝材８３２、８３３が１個の場合は、フィルム８１５の厚さの１０〜９０％の範囲で、好ましくは２５〜７５％の範囲、より好ましくは３５〜６５％の範囲である。緩衝材８３２の厚さがフィルム８１５の厚さの１０％未満、又は９０％を超えると、切り口写り改善効果が減少する。緩衝材８４１〜８４４が複数個の場合は、フィルム先端８１５ａに近い緩衝材８４１〜８４４から徐々に厚さを薄くしていけばよい。この場合に、各緩衝材８４１〜８４４の厚さの差分はフィルム８１５の厚さの５％以上３０％以下に抑えるのが望ましい。
【０４３１】
なお、図２０に示す第２実施形態のように、緩衝材本体８３３ａの少なくとも一方の面に粘着層８３３ｂを有する緩衝材８３３の場合には、両面テープ８３１を用いることなく、巻き芯８２３に直接に貼り付けられる。なお、以下の各実施形態において、同一構成部材には同一符号を付して重複した説明を省略している。
【０４３２】
図２１、図２２は、第３実施形態を示すもので、厚さの異なる２種類の緩衝材８４１、８４２をフィルム８１５の巻取り方向に並べて配置したものである。フィルム８１５の先端８１５ａに近い第１緩衝材８４１、先端８１５ａから遠い第２緩衝材８４２はともに、厚さｔ１２、ｔ２２がポリマーフィルム１５の厚さｔ０１以下であり、かつｔ１２＞ｔ２２である。また、第１緩衝材８４１、第２緩衝材８４２の幅Ｗ１２、Ｗ２２は巻き芯の円周長の０．５〜６．０％の範囲である。
【０４３３】
第３実施形態では、第１緩衝材８４１と第２緩衝材８４２との厚さｔ２１、ｔ２２を二段階で変えているので、第１実施形態のものに比べて段差跡の曲げ変形を二段階の小さなものにすることができ、第１実施形態の一つの緩衝材８３２のものに比べて、段差跡の発生長さがより短くなる。
【０４３４】
第４実施形態では、図２１、図２２に示す第３実施形態に代えて、図２３に示すように、緩衝材本体８４３ａ、８４４ａの少なくとも一方の面に粘着層８４３ｂ、８４４ｂを有する緩衝材８４３、８４４を用いている。この場合には、両面テープ８３１を用いることなく、巻き芯８２３に直接に緩衝材８４３、８４４が貼り付けられる。
【０４３５】
なお、各緩衝材８４１〜８４４の厚さｔ１２、ｔ２２を変える代わりに各緩衝材８４１〜８４４の弾性率（ヤング率）を変えたり、各緩衝材８４１〜８４４の厚さと一緒に弾性率（ヤング率）を変えたりして、フィルム先端８１５ａから遠ざかる第２緩衝材８４２、８４４の圧縮変形量を、第１緩衝材８４１、８４３の圧縮変形量よりも大きくしてもよい。この場合には、二つの緩衝材によって、フィルム先端の影響による段差の発生が抑えられ、切り口写りをより一層抑えることができる。
【０４３６】
緩衝材８３２、８３３、８４１〜８４４の弾性率と厚さとの関係は、巻き取るフィルム８１５の弾性率に応じて変えることが好ましい。例えば、フィルム８１５の弾性率をＥｐとし、緩衝材の弾性率をＥｂとしたとき、Ｅｐ≦Ｅｂのときは、フィルムの厚さをｔｐ、緩衝材の厚さをｔｂとしたときに、（ｔｐ／２）＜ｔｂ＜ｔｐとする。また、Ｅｐ＞Ｅｂのときは、ｔｐ＜ｔｂ＜２・ｔｐとする。
【０４３７】
図１７、図１８に示すように、フィルム先端８１５ａから緩衝材８３２までの隙間Ｇ０１は０．１〜２０ｍｍの範囲であり、好ましくは０．１〜１０ｍｍの範囲であり、より好ましくは０．１〜８ｍｍの範囲である。０．１ｍｍ未満ではフィルム８１５が緩衝材８３２に重なりやすくなり、２０ｍｍを超えると、フィルム先端８１５ａと緩衝材８３２の間に段差が生じて、切り口写りの原因となり、ともに好ましくない。
【０４３８】
図１９に示すように、フィルム８１５が巻き芯８２３に巻き取られて、フィルム先端８１５ａに次のフィルム８１５が重なると、緩衝材８３２が次に巻かれたフィルム８１５の段差の影響を緩和する。これにより、フィルム８１５に極端な曲げが発生することがない。以下、同様にして次のフィルムが巻き取られていくが、いずれも緩衝材８３２の影響によって極端な曲げ変形が発生することがなく、切り口写りの発生が抑えられる。
【０４３９】
両面テープ８３１の貼り付けや、フィルム先端部の両面テープ８３１による接着は、人手によってもよく、又はフィルム切断装置を用いてもよい。人手による場合には、巻取り装置８１３の直前に図示省略のフィルムリザーバを設ける。このフィルムリザーバにより、フィルム８１５の切断や巻き芯８２３への固定に要する時間分のフィルム８１５を一時的に貯留し、この貯留している間にフィルム８１５の切断及び巻き芯８２３への巻き付けを行う。また、自動で行う場合には、フィルム切断装置を用いて、フィルム８１５の切断と巻き芯８２３への固定とを行う。この場合には、巻き芯８２３上の両面テープ８３１の位置を自動検出し、この検出タイミングに基づき、フィルム８１５を切断し、切断したフィルム先端８１５ａが緩衝材８３２に対して所定の隙間Ｇ０１となるように、フィルム先端部を第２粘着層８３１ｃに接合する。
【０４４０】
なお、両面テープ８３１や緩衝材８３２、８３３、８４１〜８４４は、あらかじめ巻き芯８２３に取り付けるようにしたが、フィルム切断装置側で、フィルム切断ドラムに両面テープ８３１、緩衝材８３２、８３３、８４１〜８４４を貼り付けておき、フィルム切断ドラムによるフィルム８１５の切断時にフィルム８１５とともに、両面テープ８３１及び緩衝材８３２、８３３、８４１〜８４４を巻き芯８２３に取り付けて、フィルム８１５を巻き取るようにしてもよい。
【０４４１】
図２１〜図２３に示すように、二つの緩衝材８４１〜８４４の弾性率や厚さを変える代わりに、図示は省略したが、一つの緩衝材に対しフィルム先端８１５ａに近い側の第１端縁から遠い側の第２端縁にかけて、厚さを次第に小さくしても良い。この場合にも、緩衝材によって次に巻かれるフィルムに、極端な曲げ変形が発生することがなく、切り口写りの発生が抑えられる。
【０４４２】
図２４に示すように、フィルム幅方向基準線ＢＬ１に対するフィルム先端８１５ａの傾斜角度θ１は、−３０°＜θ１＜３０°の範囲が好ましく、より好ましく−２０°＜θ１＜２０°の範囲であり、さらに好ましくは−１０°＜θ１＜１０°の範囲である。傾斜角度θ１が０°に近くなるほど、フィルム先端８１５ａにそれ以降に重なるフィルム面圧の影響による応力を小さくすることができ、これによって切り口写りを抑制することができる。このように、フィルム８１５の先端８１５ａを所定の傾斜角度θ１で切断する場合には、フィルム先端８１５ａの傾斜角度θ１に合わせて、両面テープ８３１及び緩衝材８３２、８３３、８４１〜８４４も同じ傾斜角度θ１で巻き芯８２３に貼り付ける。
【０４４３】
なお、フィルム８１５の幅は特に限定されるものではないが、６００ｍｍ以上であることが好ましく、１１００〜２５００ｍｍの範囲であることがより好ましい。また、フィルム８１５の幅が２５００ｍｍよりも大きい場合にも効果がある。フィルム８１５の厚さは、１０〜２００μｍの範囲であることが好ましく、１０〜１５０μｍの範囲であることがより好ましく、１５〜１００μｍの範囲であることがさらに好ましい。フィルム８１５の長さは、２０００ｍ以上であることが好ましく、２５００〜１００００ｍの範囲であることがより好ましい。また、フィルムロールの巻取り半径は、４５０ｍｍ以上であることが好ましく、６５０〜９２０ｍｍの範囲であることがより好ましい。
【０４４４】
図１８に示すように、巻き芯８２３の筒心方向における両面テープ８３１の長さＬ２は特に限定されるものではないが、フィルム８１５の幅Ｗ０１を基準にしてＬ２＝（Ｗ０１−０）ｍｍ〜（Ｗ０１−１０）ｍｍが好ましい。
【０４４５】
本発明に係るアクリル樹脂フィルムの巻き取りに用いられる巻取コアは、下記式（１）を満たすことが好ましい。
【０４４６】
Ｅ  ＞  ０．０６×Ａａ３／Ｉ  （１）
（Ｅ：巻取コアの弾性率［ＭＰａ］、Ａ：巻取コアとフィルムとの合計質量［ｋｇ］、ａ：樹脂フィルムの幅［ｍｍ］、Ｉ：巻取コアの断面２次モーメント［ｍｍ４］）
上記の構成によれば、フィルムを巻取コアにロール状に巻き取る巻取工程において使用する巻取コアが、巻き取るフィルムの幅や巻長に応じて、たわみを抑制できる弾性率を有するものである。このため、長期間放置しても馬の背変形の発生を抑制できるフィルムロールが得られる。したがって、得られたフィルムロールは、馬の背変形によるフィルム同士の貼着が抑制されたフィルムとして使用することができる。
【０４４７】
本発明に係るアクリル樹脂フィルムを用いることによって、膜厚が均一であって、馬の背変形による樹脂フィルム同士の貼着が抑制されたフィルムを繰り出して供給できるフィルムロールが得られる。
【０４４８】
本発明者は、巻取コアにフィルムを巻き取ったフィルムロールに馬の背変形が発生するのは、巻き取ったフィルムや巻取コアの荷重により、巻取コアがたわむことによるのではないかと推察した。
【０４４９】
そこで、以下、巻取コアのたわみνについて説明する。
【０４５０】
巻取コアのたわみνは、巻取コアが巻取コアの両端が支持されて保持されるので、一般的に、下記式（２）で表される。
【０４５１】
ν  ＝  ５ωａ４／３８４ＥＩ  （２）
（ν：巻取コアのたわみ［ｍｍ］、ω：巻取コアの単位長さあたりの荷重［Ｎ／ｍｍ］、ａ：樹脂フィルムの幅［ｍｍ］、Ｅ：巻取コアの弾性率［ＭＰａ］、Ｉ：巻取コアの断面２次モーメント［ｍｍ４］）
上記式（２）中、巻取コアの単位長さあたりの荷重ωは、巻取コアにかかる荷重が分布荷重であるので、一般的に、下記式（３）で表される。
【０４５２】
ω  ＝  Ｐ／ａ  （３）
（ω：巻取コアの単位長さあたりの荷重［Ｎ／ｍｍ］、Ｐ：巻取コアの荷重［Ｎ］、ａ：樹脂フィルムの幅［ｍｍ］）
したがって、巻取コアのたわみνは、下記式（４）で表される。
【０４５３】
ν  ＝  ５Ｐａ３／３８４ＥＩ  （４）
（ν：巻取コアのたわみ［ｍｍ］、Ｐ：巻取コアの荷重［Ｎ］、ａ：樹脂フィルムの幅［ｍｍ］、Ｅ：巻取コアの弾性率［ＭＰａ］、Ｉ：巻取コアの断面２次モーメント［ｍｍ４］）
次に、本発明者は、樹脂フィルムの幅や巻長等に基づく荷重の違いにより、巻取コアのたわみが異なることに着目した。
【０４５４】
そこで、まず、ここでの巻取コアの荷重Ｐは、樹脂フィルムを巻き取った状態では、巻取コアと樹脂フィルムとの合計質量Ａに相関される値であるので、荷重Ｐを合計質量Ａに置き換えた。そして、馬の背変形の発生を充分に抑制できる条件を鋭意検討した結果、上記式（１）の関係を見いだした。
【０４５５】
したがって、上記式（１）の関係を満たすことによって、巻取コアの弾性率が、巻き取る樹脂フィルムの幅や巻長等に応じて、たわみを抑制できる弾性率である。このため、樹脂フィルムをロール状に巻取り、長期間放置しても馬の背変形の発生を抑制できる。
【０４５６】
また、本実施形態において、巻取コアの弾性率は、上述したように、巻取コアと樹脂フィルムとの合計質量Ａ、樹脂フィルムの幅ａ、及び巻取コアの断面２次モーメントＩによって規定されるので、巻き取る樹脂フィルムの幅や巻長等に主に依存する。このため、巻取コアの弾性率を、巻き取る樹脂フィルムの幅や巻長等に基づいて、馬の背変形の発生を充分に抑制できるように設定できる。よって、巻取コアの製造コストを必要以上にかけることなく、馬の背変形の発生を充分に抑制できるので、好ましい。なお、巻取コアの断面２次モーメントは、一般的に、下記式（５）で表される値である。断面２次モーメントは、下記式（５）から分かるように、巻取コアの形状に依存する値である。
【０４５７】
Ｉ  ＝  （ｄ２４−ｄ１４）×π／６４  （５）
（ｄ１：巻取コアの内径［ｍｍ］、ｄ２：巻取コアの外径［ｍｍ］）
前記巻取コアは、上記範囲内の弾性率を有するものであればよく、特に材質等に限定されない。例えば、樹脂製であってもよいし、金属製であってもよい。その中でも、樹脂と繊維とを含む繊維強化樹脂（ＦＲＰ）層を備えてなるものが好ましい。繊維強化樹脂層は、繊維によって強化された樹脂層であるので、含有する繊維の強度や含有率等によって、弾性率を容易に調整することができる。よって、巻取コアの弾性率を上記範囲内に容易に調整することができる。このような繊維強化樹脂層を備えてなる巻取コア１１としては、例えば、１層の繊維強化樹脂層のみからなるものであってもよいし、異なる繊維強化樹脂層を２層積層したものであってもよいし、異なる繊維強化樹脂層を３層以上積層したものであってもよい。また、繊維強化樹脂層と、繊維を含まない樹脂層を積層したものであってもよい。
【０４５８】
また、前記巻取コアの形状としては、円筒形状であることが好ましい。前記巻取コアの弾性率が上記範囲内であるならば、内部が空洞である円筒形状の方が、軽量化できるので、好ましい。また、前記巻取コアに回転装置に装着しやすい点からも好ましい。前記巻取コアの形状が円筒形状である場合、前記巻取コアの厚さは、巻取コアの弾性率によっても異なるが、例えば、５〜１５ｍｍの範囲であることが好ましい。
【０４５９】
次に、上記のような繊維強化樹脂層を備えてなる巻取コアの製造方法について説明する。前記巻取コアを製造する方法は、特に限定されないが、例えば、フィラメントワインディング法やシートワインディング法等によって製造できる。フィラメントワインディング法とは、液状の樹脂を含浸したフィラメント状の繊維を所定の型に巻き付け、樹脂を乾燥又は硬化させた後、脱型して、円筒形状の繊維強化樹脂層を形成させる方法である。また、シートワインディング法とは、液状の樹脂を含浸させたシート状の繊維（プリプレグ）を所定の型に巻き付け、樹脂を乾燥又は硬化させた後、脱型して、円筒形状の繊維強化樹脂層を形成させる方法である。より具体的には、以下のような方法である。
【０４６０】
図２５は、フィラメントワインディング法による巻取コアを製造する方法を説明するための概略図である。まず、型となるマンドレル９３１を、フィラメントワインダ９３２に取り付け、樹脂槽９３３に、繊維強化樹脂層の原料である樹脂を投入しておく。ここでの樹脂は、樹脂溶液又は硬化前の液状の樹脂である。繊維強化樹脂層の原料である繊維は、マンドレル９３１をフィラメントワインダ９３２によって回転させることによって、前記繊維を巻きつけたローラー９３４から順次供給される。そして、前記繊維は、ガイド９３５によって、巻き付ける位置を決め、マンドレル９３１に巻き付ける。その際、前記繊維は、マンドレル９３１に巻き付けられる前に、樹脂槽９３３の中を通過して、前記樹脂を含浸させる。そうすることによって、樹脂を含浸した繊維がマンドレルの表面上に巻き付けられる。その後、樹脂を乾燥又は硬化させることによって、マンドレル上に繊維強化樹脂層を形成させる。そして、繊維強化樹脂層からマンドレルを引き抜くことによって、目的の成形体を得る。
【０４６１】
図２６は、シートワインディング法による巻取コアを製造する方法を説明するための概略図である。まず、型であるマンドレル９４１を、支持ローラー９４４、９４５上に載置する。支持ローラー９４４、９４５を回転駆動させることによって、マンドレル９４１を回転させる。その際、タッチローラ９４３は、マンドレル９４１の表面を押圧し、マンドレル９４１の回転によって、従動回転する。そして、型であるマンドレル９４１を回転させることによって、図２６に示すように、フィルムロール（プリプレグ）９４２をタッチローラ９４３でマンドレル９４１に押し付けながら、マンドレル９４１上に巻き付ける。その後、樹脂を乾燥又は硬化させることによって、マンドレル上に繊維強化樹脂層を形成させる。そして、繊維強化樹脂層からマンドレルを引き抜くことによって、目的の成形体を得る。
【０４６２】
前記繊維としては、例えば、糸、ロービング、織物、不織布、編物、組物、クロス等のいずれの形態の繊維材料であっても用いることができる。また、その素材としては、繊維強化樹脂に一般的に含有される繊維であれば、特に限定なく使用できる。例えば、ガラス繊維、カーボン繊維、アラミド繊維、及びセラミック繊維等が挙げられる。これらの中でも、高弾性率のものが得られる点から、ガラス繊維及びカーボン繊維が好ましく、カーボン繊維がより好ましい。
【０４６３】
また、前記樹脂としては、繊維強化樹脂に一般的に含有される樹脂であれば、特に限定なく使用できる。例えば、ポリエステル樹脂、不飽和ポリエステル樹脂、及びエポキシ樹脂等が挙げられる。これらの中でも、不飽和ポリエステル樹脂やエポキシ樹脂等の硬化性樹脂が、熱に対して安定した巻取コアが得られる点から好ましい。
【０４６４】
また、繊維強化層を２層以上積層する場合、例えば、異なる繊維強化樹脂層を２層積層する場合、使用する繊維及び樹脂は、各層毎に異なるものを用いてもよいし、同じものを用いてもよい。また、樹脂を含浸した繊維を２種以上巻き付けてから同時に乾燥又は硬化させることによって、２層以上の繊維強化層を形成させてもよいし、樹脂を含浸した繊維を巻き付けて乾燥又は硬化させた後に、別途樹脂を含浸した繊維を巻き付けて乾燥又は硬化させることによって、２層以上の繊維強化層を形成させてもよい。
【０４６５】
巻取コアの弾性率の調整方法は、特に限定されないが、巻取コアの材質を代えることによって、調整が可能である。また、繊維強化層を備えた巻取コアの場合、使用する繊維として、カーボン繊維やアラミド繊維等の高強度繊維を用いたり、巻き付け量を多くしたり、繊維含有率を高めたりすることによって、弾性率を高めることができる。また、樹脂によっても、弾性率を調整することができる。さらに、繊維強化樹脂層の表面に繊維を含まない樹脂層を積層したものの場合、表層の樹脂層の樹脂によっても、弾性率を調整することができる。したがって、繊維強化樹脂層や表層の樹脂層の組成を適宜調整することによって、巻取コアの弾性率を上記弾性率範囲に調整することが可能である。
【０４６６】
（６）スリット工程
本発明のアクリル樹脂フィルムの製造方法において、フィルムの片側端部に設置されるスリット装置が、フィルム片側端部当たり１〜３基である製造装置を採用することが、好ましい。
【０４６７】
本発明に係るアクリル樹脂フィルムを製造する製造装置において、フィルムスリット装置が、円盤状の回転上刃と、ロール状の回転下刃とから構成されているのが、好ましい。
【０４６８】
ここで、スリット装置の円盤状の回転上刃は、直径３０〜３００ｍｍの範囲、及び切断箇所の厚さ０．３〜３ｍｍの範囲を有するとともに、同回転上刃の材質が、超鋼、超鋼微粒、ＳＫＤ（合金工具鋼）、又はＳＫＨ（高速度工具鋼）のいずれかである。また、上刃のトーイン角を３０〜９０度の範囲にするのが、好ましい。
【０４６９】
ロール状の回転下刃は、ロール径７５〜２００ｍｍの範囲を有するとともに、同回転下刃のロール材質が、超鋼、超鋼微粒、ＳＫＤ、ＳＫＨのいずれかである。
【０４７０】
当該製造装置においては、フィルムスリット装置が、円盤状の回転上刃のみによって構成されていても良い。この場合、スリット装置の円盤状の回転上刃が、直径３０〜３００ｍｍの範囲、及び切断箇所の厚さ０．３〜３ｍｍの範囲を有するとともに、同回転上刃の材質が、超鋼、超鋼微粒、ＳＫＤ、又はＳＫＨのいずれかである。
【０４７１】
本発明において、スリッター周辺の温度を２０〜５０℃の範囲、湿度を５０〜７０％ＲＨの範囲にするのが、好ましい。
【０４７２】
また、本発明において、上刃の周辺がボックス（Ｂｏｘ）化され、かつ風速０．８〜１０ｍ／ｓｅｃの範囲で吸引される吸引装置を設けるのが、好ましい。この場合、端部フィルムの吸引位置が、スリッティングポイントからベース搬送方向下流側とする。
【０４７３】
本発明においては、スリットされた端部フィルム（フィルム断片）を、次期断裁工程へ搬送する機構を設けるのが、好ましく、例えば、スリットされた端部フィルムをニップ及び／又は吸引する機構を設けるのが、好ましい。さらに、スリットされた端部フィルムをニップ及び／又は巻取る機構を設けるのが、好ましい。
【０４７４】
ここで、ドロー比すなわちニップ及び／又は巻き取るフィルムの速度をスリットされた端部フィルムの速度で割った値を、０．８〜１．５の範囲にするのが、好ましい。
【０４７５】
また、吸引圧を−１０００〜−１００Ｐａの範囲にするのが、好ましい。そして、ニップ圧を０．１〜１７ＭＰａの範囲にするのが、好ましい。
【０４７６】
本発明に係るアクリル樹脂フィルムの製造においては、スリットされた端部フィルムの幅を２０〜１５０ｍｍの範囲、厚さを３０〜１５０μｍの範囲にする。
【０４７７】
本発明においては、搬送フィルムを、マスキングベースでカバーした後にスリットする方法もある。
【０４７８】
マスキングベースの素材としては、フィルムを保護することができるものであれば、特に制限はなく、例えばポリエチレンテレフタレート（ＰＥＴ）フィルム、ポリエチレン（ＰＥ）フィルム、ポリプロピレン（ＰＰ）フィルムなどが挙げられる。
【０４７９】
また、スリットされた端部フィルムの帯電量を、０〜±１０ｋＶの範囲にするのが、好ましい。このため、上刃周辺には、除電装置を設けるのが、好ましく、除電装置としては、例えば除電バー、除電ブロワー、除電糸のいずれかを使用する。
【０４８０】
スリットされた端部フィルム（フィルム断片）は、エッジクリーナーで処理するのが、好ましい。
【０４８１】
また、スリット後の製品フィルムは、その端部をウェブクリーナーで処理し、切り粉を除去するのが、好ましい。
【０４８２】
本発明の製造方法では、形成されたフィルムを加熱部で加熱する加熱工程をとることも好ましい。
【０４８３】
この加熱工程では、最初に、インライン膜厚計でフィルムの膜厚を計測する。これにより、例えば、幅手方向両端が内側に比べて厚く形成された膜厚が計測される。なお、このように幅手方向両端の膜厚が厚くなるのは、樹脂をＴダイのスリットから押し出す際に、樹脂に幅手中心方向へ引っ張る力が作用することに起因する、いわゆるネックイン現象によるものである。
【０４８４】
そして、膜厚の計測されたフィルムをヒートガンで加熱する。このとき、制御部により、膜厚の計測結果に基づいてフィルムの幅手方向両端から全幅の１０％の幅の範囲における平均膜厚ｔが算出され、この範囲内であって平均膜厚ｔ以下の膜厚となるフィルム部分Ｈの少なくとも一部を加熱するようヒートガンがセットされることが好ましい。同時に、加熱されるフィルム部分Ｈの少なくとも一部の温度Ｔが、８０≦Ｔ≦Ｔｇ＋５０［℃］（Ｔｇ：樹脂のガラス転移温度［℃］）となるようにヒートガンの出力が調整される。
【０４８５】
この加熱は、フィルムの両端に生じる応力を熱変形により緩和するためのものである。詳細に説明すると、上述のネックイン現象によって膜厚が厚く形成されたフィルムの両端には、複数のローラーでの搬送時に搬送張力が集中する結果、フィルムを幅手中心方向に引っ張る力（フィルムの幅を狭める力）が作用して応力が生じる。上記の加熱は、この応力を緩和するためのものである。これにより、この応力に起因する長手方向（搬送方向）の縦シワや、目視では確認できない微小な歪の発生を抑制することができる。この効果は、上記の応力発生要因から、未延伸状態のフィルムを長く搬送する工程において、より顕著に作用する。
【０４８６】
また、この加熱は、スリット工程以外にも、延伸工程の前に行うことで上記の縦シワや歪の発生を効果的に抑制することができるため好ましい。これは、延伸工程におけるフィルムの長手方向への延伸によって縦シワや歪が強調されるためである。さらには、この加熱は、冷却ローラーよる樹脂の冷却固化の直後に行うことが望ましい。
【０４８７】
また、この加熱によるフィルムの温度Ｔは、８０℃未満であると、フィルムＦの熱変形が少なく、応力を緩和する効果が不十分であり、Ｔｇ＋５０℃よりも高いと、フィルムＦの加熱箇所が溶融して、フィルムがローラーに付着したり搬送方向に破断したりする恐れがある。したがって、この温度Ｔを８０≦Ｔ≦Ｔｇ＋５０［℃］とすることで、加熱箇所の溶融を防止しつつフィルムを十分に熱変形させることができる。ただし、この温度Ｔは、８０≦Ｔ≦Ｔｇ＋３０［℃］であるのがより好ましく、１００≦Ｔ≦Ｔｇ＋１０［℃］であるのがさらに好ましい。
【０４８８】
次に、加熱されたフィルム部分Ｈの少なくとも一部を切断して除去する（切断工程）。
【０４８９】
より詳しくは、フィルム部分Ｈのうちの加熱された部分からフィルムの最端部までを、加熱部のロータリーカッターでフィルムの長手方向に切断することによって除去する。この切断工程でフィルムの両端部を除去することにより、以降の搬送による当該両端部での応力の発生を防止できることから、縦シワや歪の発生をより確実に抑制することができる。なお、この切断工程では、フィルム部分Ｈのうちの加熱された部分のみを除去してもよいし、フィルム部分Ｈ全体を除去してもよい。また、この切断工程を行わなくともよい。
【０４９０】
次に、成形され加熱されたフィルムを縦延伸機で長手方向に延伸する（延伸工程）。
【０４９１】
この延伸工程では、ＩＲヒーターでフィルムＦを加熱しつつ、順番に徐々に周速が早くなるよう駆動された複数のローラーでフィルムを搬送することにより、当該フィルムを長手方向（搬送方向）へ延伸する。このとき、ＩＲヒーターによってフィルムが加熱されるローラー間で最も周速の差が大きくなるように、ローラーが駆動される。
【０４９２】
次に、延伸されたフィルムを、巻取り部のワインダーで巻き取る。
【０４９３】
以上の製造方法によれば、長手方向へ延伸される前のフィルムに対し、当該フィルムの幅手方向両端から所定の範囲内の少なくとも一部を加熱するので、長手方向の縦シワや歪が延伸によって強調される前に、幅手方向内側よりも強い搬送張力が作用している部分を熱変形させて、縦シワや歪の原因となる応力を効果的に緩和させることができる。
【０４９４】
この際、フィルムの幅手方向両端から全幅の１０％の幅の範囲内の少なくとも一部だけを加熱するので、フィルム全体が加熱されて搬送張力による不要な延伸や光学特性の変化を生じさせたり、上記範囲外のフィルム内側に縦シワや歪が生じて完成品であるアクリル樹脂フィルムの有効幅を減らしたりすることがない。
【０４９５】
また、上記範囲の平均膜厚ｔ以下の膜厚となるフィルム部分Ｈの少なくとも一部だけを加熱するので、つまりは、最も厚く形成されて最も強く搬送張力が作用するフィルムＦの最端部は加熱しない。これにより、当該最端部が加熱されてフィルムＦが部分的に延伸することによる当該フィルムＦの破断を防止することができる。
【０４９６】
また、上記フィルム部分Ｈの少なくとも一部を８０≦Ｔ≦Ｔｇ＋５０［℃］（Ｔｇ：アクリル樹脂Ｒのガラス転移温度［℃］）を満たす温度Ｔに加熱するので、加熱箇所の溶融を防止しつつ十分に熱変形させて、縦シワや歪の原因となる応力を確実に緩和させることができる。
【０４９７】
以上により、長手方向の縦シワや歪の発生を抑制することができる。
【０４９８】
また、延伸工程においてフィルムを長手方向（搬送方向）のみに延伸することとしたが、縦延伸機の後流にテンターを設け、当該テンターによりフィルムを幅手方向に延伸することとしてもよい。
【０４９９】
また、インライン膜厚計は、接触式と非接触式とのいずれの形式であってもよいが、ライン中での計測が容易な点から、レーザーやＸ線を利用した非接触式のものとするのが好ましい。
【０５００】
また、前記ヒートガンは、フィルムを熱風で加熱するものでなくともよく、ヒートローラ等の接触しながら加熱するものや、ＩＲヒーター等の照射により加熱するものであってもよい。
【０５０１】
また、ロータリーカッターは、回転式のものでなくともよく、片刃のカッター等の固定式のものとしてもよい。
【０５０２】
本発明のアクリル樹脂フィルムの製造方法では、スリット工程において、好ましくは、レーザー加工工程（レーザー光を照射してフィルムを加工する工程、以下単にレーザー加工と称する場合もある。）を採用することで、切断部溶融、切断部外観不良などのフィルムへのダメージが少なく、またレーザー強度が多少変動しても、切断部の形状が乱れることがない。また、フィルムの幅方向両端部に凹凸を形成する工程を、従来の凹凸を形成したエンボスローラーで加工する工程の替わりに、レーザー照射により加工する工程とすることもでき、所定の凹凸形状を良好に形成することができる。また、フィルムの膜厚仕様が変わっても、従来のようにフィルム膜厚に対応したエンボスローラーに取り替える必要が無く、過剰なレーザー強度を不要とし凹凸部分の損傷などのフィルムへのダメージが少なく、またレーザー光の強度を調節することにより、容易に適切なエンボス加工を行うことができるので、フィルムの生産性に優れている。また、レーザー光の照射位置を可変として、フィルム幅に応じてエンボス部を所定箇所に形成するのが好ましい。このように、レーザー光の照射位置を可変とすることで、フィルムの幅手方向の端部又は中央部のいずれにも、エンボス部の凹凸を容易に形成することが可能となり、これまでのエンボス加工時に、押圧用のエンボスローラーをバックローラーに接圧させたことにより生じたフィルム表面の微小なシワ・キズ等の故障が皆無となって、フィルムの表面性を飛躍的に向上し得る。
【０５０３】
また、レーザー加工工程は、上記のように切断加工やエンボス加工に限定するものではなく、フィルムの製造工程中で行われるレーザー加工であれば良く、例えば、搬送性を上げるためにフィルム端部の表面を粗面化する加工や溝、凹凸を設ける加工などのレーザー加工であっても良い。
【０５０４】
また、本発明において、レーザー加工工程におけるレーザー光が遠赤外線領域の光である場合は、フィルムに含有している化合物は、４〜２５μｍの波長領域の光を吸収する化合物である。例えば、レーザー光がＣＯ２レーザーである場合は、レーザー光の波長が９．３〜１０．６μｍであるので、この範囲の波長を吸収する化合物が好ましい。
【０５０５】
また、本発明において、レーザー加工工程におけるレーザー光が紫外線領域のＵＶ光である場合は、フィルムに含有、又は、フィルム表面に塗布されている化合物は、０．２〜０．４μｍの波長領域の光を吸収する化合物である。例えば、ＵＶレーザーとしては、ＫｒＦエキシマレーザー（波長０．２４８μｍ）、ＹＡＧ−ＦＨＧレーザー（波長０．２６６μｍ）、ＹＡＧ−ＴＨＧレーザー（波長０．３５５μｍ）などがあり、上記化合物は、それぞれの波長を吸収する化合物が好ましい。
【０５０６】
また、本発明において、レーザー加工工程の前に、フィルムの表面のレーザー光を照射する部分に、レーザー光の波長を吸収する化合物を含有させるのが好ましい。
【０５０７】
含有させる方法としては塗布、噴射などがあるが、それ以外の方法であってもよく、含有させる手段が特に限定されるものではない。
【０５０８】
レーザー照射部分に前記化合物を、例えば塗布することにより、化合物の使用量を少なくすることができるとともに、レーザー照射部分以外のフィルムの領域の物性（色変化や透明性など）に、前記化合物による影響を与えることがない。フィルムの表面に化合物を塗布する方法は、特に限定するものではなく、必要な膜厚の化合物を含む層を形成できれば良く、インクジェット方式やローラー塗布方式などを用いることができる。
【０５０９】
ところで、レーザー光とは、「誘導放出による光の増幅」（Ｌｉｇｈｔ  Ａｍｐｌｉｆｉｃａｔｉｏｎ  ｂｙ  Ｓｔｉｍｕｌａｔｅｄ  Ｅｍｉｓｓｉｏｎ  ｏｆ  Ｒａｄｉａｔｉｏｎ）という意味で、発振波長によって、上記ＣＯ２レーザー光やＵＶレーザー光に分類される。
【０５１０】
また、本発明では、フィルムの両端部にエンボス又はスリット目加工を施したテープ９８２を巻き付けて巻き取るようにすることも好ましい。
【０５１１】
図２７（Ａ）は、フィルムの両端部にエンボス又はスリット目加工を施したテープ９８２を巻き付けて巻き取ったフィルムロール９４２を正面から見た図である。また、図２７（Ｂ）は、図２７（Ａ）の丸く囲んだ部分Ａの断面を拡大して示した図である。
【０５１２】
通常、フィルムが巻取り軸９３４に巻き取られる際は、基材Ｂｏの両端部にエンボス又はスリット目加工を施したテープ９８２を巻き付けて巻き取っていない。したがって、フィルムに付着した塵埃や巻きズレによりフィルムに傷などのダメージが与えられてしまうという問題があった。
【０５１３】
本発明のように、フィルムＢｏの両端部にエンボス又はスリット目加工を施したテープ９８２を巻き付けて巻き取るようにすることで、塵埃や巻きズレによりフィルムに傷などのダメージが与えられるのを防止することができる。
【０５１４】
図２８は、テープ９８２を拡大して示したものであり、図２８（Ａ）は、エンボス加工が施されたテープの表面と、フィルムＢｏとフィルムＢｏの間にそのテープ９８２を挟んだときの断面と、を示したものであり、図２８（Ｂ）は、スリット目加工が施されたテープの表面と、フィルムＢｏとフィルムＢｏの間にそのテープ９８２を挟んだときの断面と、を示したものである。
【０５１５】
フィルムＢｏの両端部に図２８のようなエンボス又はスリット目加工を施したテープ９８２を巻き付けて巻き取ることで、エンボス又はスリット目加工を施したテープ９８２をエアーが通ることができ、フィルムロール９４２として巻き取られたフィルムＢｏの中央部にエアーが入出することができる。したがって、ロールとして巻き取られたフィルムＢｏの中央部へエアーの出入りができるので、クニック（折れ曲がり、押し跡）やシワが発生するのを防止することができる。
【０５１６】
ここで、テープ９８２の厚さＸは５０μｍ以上であることが好ましく、エンボス又はスリット目加工の深さｘがテープの厚さの２０〜５０％の範囲であることが好ましい。
【０５１７】
なお、テープの厚さＸが５０μｍ未満であると、テープ９８２のエンボス又はスリット目加工が巻圧で潰されてしまう。そして、エンボス又はスリット目加工の深さｘがテープの厚さＸの２０％未満であると、テープのエンボス又はスリット目加工が巻圧で潰されてしまい、フィルムロール９４２として巻き取られたフィルムＢｏの中央部にエアーが入出することができなくなる。また、エンボス又はスリット目加工の深さｘがテープの厚さＸの５０％よりも大きいと、エンボス又はスリット目加工された部分の強度が弱く、巻圧によって加工した形状が潰されてしまう。
【０５１８】
このように、エンボス又はスリット目加工を施したテープ９８２を巻き付けて巻き取ることで、塵埃などで膜面やフィルムにダメージが与えられることを防止し、且つ、クニックやシワが発生することを防止することができる。
【０５１９】
本発明に用いられるフィルムスリット装置は、円盤状の回転上刃と、ロール状の回転下刃とから構成されているのが、好ましい。
【０５２０】
ここで、スリット装置の円盤状の回転上刃は、直径３０〜３００ｍｍ、及び切断箇所の厚さ０．３〜３ｍｍを有するとともに、同回転上刃の材質が、超鋼、超鋼微粒、ＳＫＤ（合金工具鋼）、又はＳＫＨ（高速度工具鋼）のいずれかであることが好ましい。また、上刃のトーイン角を３０〜９０度にするのが好ましい。
【０５２１】
ロール状の回転下刃は、ロール径７５〜２００ｍｍを有するとともに、同回転下刃のロール材質が、超鋼、超鋼微粒、ＳＫＤ、ＳＫＨのいずれかであることが好ましい。
【０５２２】
本発明に用いられるフィルムスリット装置は、円盤状の回転上刃のみによって構成されていても良い。この場合、スリット装置の円盤状の回転上刃が、直径３０〜３００ｍｍ、及び切断箇所の厚さ０．３〜３ｍｍを有するとともに、同回転上刃の材質が、超鋼、超鋼微粒、ＳＫＤ、又はＳＫＨのいずれかであることが好ましい。
【０５２３】
本発明において、スリッター周辺の温度を２０〜５０℃、湿度を５０〜７０％ＲＨにするのが、好ましい。
【０５２４】
また、本発明において、上刃の周辺がボックス（Ｂｏｘ）化され、かつ風速０．８〜１０ｍ／ｓｅｃの範囲で吸引される吸引装置を設けるのが、好ましい。この場合、端部フィルムの吸引位置が、スリッティングポイントからベース搬送方向下流側とする。
【０５２５】
本発明においては、スリットされた端部フィルム（フィルム断片）を、次期断裁工程へ搬送する機構を設けるのが、好ましく、例えば、スリットされた端部フィルムをニップ及び／又は吸引する機構を設けるのが、好ましい。
【０５２６】
さらに、スリットされた端部フィルムをニップ及び／又は巻取る機構を設けるのが、好ましい。
【０５２７】
ここで、ドロー比すなわちニップ及び／又は巻き取るフィルムの速度をスリットされた端部フィルムの速度で割った値を、０．８〜１．５にするのが、好ましい。
【０５２８】
また、吸引圧を−１０００〜−１００Ｐａにするのが、好ましい。そして、ニップ圧を０．１〜１７ＭＰａにするのが、好ましい。
【０５２９】
（７）エンボス加工（ナーリング加工）工程
本発明に係るアクリル樹脂フィルムは、フィルムの幅手方向の両端にエンボス領域を有するものであることが好ましい。エンボスは各エンボス領域において、搬送方向について略平行に凸列を１列以上で有している。凸列とは、凸領域が搬送方向において間欠的又は連続的に形成されたものである。本明細書中、凸領域が搬送方向において間欠的に形成された凸列を間欠的凸列と呼ぶものとし、凸領域が搬送方向において連続的に形成された凸列を連続的凸列と呼ぶものとする。凸列が間欠的凸列である場合、当該凸列を間欠的に構成する個々の凸領域を凸領域ユニットと呼ぶものとする。
【０５３０】
本発明に係るアクリル樹脂フィルムが有する幅手方向両端のエンボス領域はそれぞれ独立して、以下に示す（Ｉ）又は（ＩＩ）の要件を満たすものであることが好ましい。すなわち、両端のエンボス領域は共通して（Ｉ）の要件を満たしてもよいし、（ＩＩ）の要件を満たしてもよいし、又は一端のエンボス領域が（Ｉ）の要件を満たし、かつ他端のエンボス領域が（ＩＩ）の要件を満たしてもよい。両端のエンボス領域が共通して（Ｉ）の要件を満たすか、又は（ＩＩ）の要件を満たす場合、両端のエンボス領域は、幅手方向の中央線について対称性を有してもよいし、又は所定の範囲内において互いに異なっていてもよい。両端のエンボス領域は好ましくは、共通して（Ｉ）の要件を満たすか、又は（ＩＩ）の要件を満たし、かつ幅手方向の中央線について対称性を有する。以下、（Ｉ）及び（ＩＩ）の要件について詳しく説明するが、これらの要件についての説明は一端分のエンボス領域を対象とするものである。本明細書中、フィルム面に対して垂直方向から見たとき、エンボス領域が有する凸領域のパターン形状をエンボスパターンということがある。
【０５３１】
（Ｉ）エンボス領域が間欠的凸列のみを２列以上で有する場合、巻き込みエアーの抜けを阻害するように、各間欠的凸列の凸領域ユニットの配置を、搬送方向で隣り合う任意の二つの凸領域ユニット間及び幅手方向で隣り合う任意の２列の凸列間について制御する。
【０５３２】
要件（Ｉ）においてエンボス領域は間欠的凸列を好ましくは２〜７列、より好ましくは３〜５列で有する。具体的には、例えば図２９（Ａ）においてフィルムは、幅手方向一端におけるエンボス領域Ａ１０において、搬送方向（ＭＤ方向）について平行に間欠的凸列Ａ１を３列で有している。凸列がこのように間欠的凸列である場合、当該間欠的凸列を構成する個々の凸領域を凸領域ユニットと呼ぶものとし、図２９（Ａ）中、Ａ２で示すものとする。全ての間欠的凸列Ａ１における全ての凸領域ユニットＡ２は通常、同じ寸法を有し、かつ一定の間隔で搬送方向に繰り返し形成される。
【０５３３】
要件（Ｉ）では、まず、凸領域ユニットの配置を、搬送方向で隣り合う任意の二つの凸領域ユニット間において制御する。詳しくは、各間欠的凸列Ａ１において搬送方向で隣り合う任意の二つの凸領域ユニットＡ２間の搬送方向距離ｘ（ｍｍ）（図２９（Ａ）参照）を、凸領域ユニットＡ２の搬送方向長さｙ（ｍｍ）に対して０．４以下、特に０．０１〜０．４、好ましくは０．０１〜０．２５にする。当該割合が大きすぎると、フィルムロールの巻き込みエアーが経時的に有効に保持されないため、フィルム同士の貼り付き、巻き緩み、シワ及び折れを十分に抑制できず、また巻きズレも十分に抑制できない。
【０５３４】
凸領域ユニットＡ２間の搬送方向距離ｘ（ｍｍ）は、上記割合が達成される限り特に制限されず、通常は０．５〜３ｍｍの範囲であり、好ましくは１〜２ｍｍの範囲である。
【０５３５】
凸領域ユニットＡ２の搬送方向長さｙ（ｍｍ）は、本発明の目的が達成される限り特に制限されず、通常は３〜２０ｍｍの範囲であり、好ましくは５〜１０ｍｍの範囲である。
【０５３６】
要件（Ｉ）では、さらに、凸領域ユニットの配置を、幅手方向で隣り合う任意の２列の凸列間において制御する。詳しくは、幅手方向で隣り合う任意の２列の凸列について、一方の凸列における任意の一つの凸領域ユニットが、幅手方向に対する垂直断面透視図上、他方の凸列において搬送方向で隣り合う二つの凸領域ユニットと重なるように配置する。
【０５３７】
具体的には、図２９（Ｂ）に示すように、任意の一つの凸領域ユニットＡ２ａは、その搬送方向上流側及び下流側で、隣り合う凸列において搬送方向で隣り合う二つの凸領域ユニットＡ２ｂ、Ａ２ｃと重なるように配置される。図２９（Ｂ）は、図２９（Ａ）のフィルムにおいて一つの凸領域ユニットＡ２ａに注目したときに、隣り合う間欠的凸列Ａ１において当該凸領域ユニットＡ２ａと最も近い凸領域ユニットＡ２ｃ及び２番目に近い凸領域ユニットＡ２ｂとの関係を示す幅手方向に対する垂直断面透視図である。そのような垂直断面透視図において、任意の一つの凸領域ユニットが、隣り合う間欠的凸列の一つの凸領域ユニットとしか重ならない場合、フィルムロールの巻き込みエアーが経時的に有効に保持されないため、フィルム同士の貼り付き、巻き緩み、シワ及び折れを十分に抑制できず、また巻きズレも十分に抑制できない。
【０５３８】
幅手方向に対する垂直断面透視図において、凸領域ユニットＡ２ａにおける搬送方向上流側の凸領域ユニットＡ２ｂとの重なり部分の搬送方向長さＺ１（ｍｍ）及び搬送方向下流側の凸領域ユニットＡ２ｃとの重なり部分の搬送方向長さＺ２（ｍｍ）のうち小さい方の長さは凸領域ユニットの搬送方向長さｙ（ｍｍ）に対して０．３以上、特に０．３〜０．５である。当該割合が小さすぎると、フィルムロールの巻き込みエアーが経時的に有効に保持されないため、フィルム同士の貼り付き、巻き緩み、シワ及び折れを十分に抑制できず、また巻きズレも十分に抑制できない。
【０５３９】
凸領域ユニットＡ２ａが搬送方向上流側及び下流側でそれぞれ凸領域ユニットＡ２ｂ、Ａ２ｃと重なり合う上記関係は、本発明においては任意の凸列における任意の一つの凸領域ユニットと、隣り合う凸列において該凸領域ユニットと最も近い凸領域ユニット及び２番目に近い凸領域ユニットとの間において満たすものである。
【０５４０】
間欠的凸列Ａ１を構成する凸領域ユニットＡ２は、凸領域が形成されていない領域から所定の高さで浮き上がっている。例えば、図２９（Ｂ）において、凸領域ユニットＡ２（Ａ２ａ、Ａ２ｂ、Ａ２ｃ）は、凸領域が形成されていない領域の表面Ａ３から所定の高さｈで浮き上がっている。高さｈは本発明の目的が達成される限り特に制限されず、通常は平均で１．５〜３０μｍであり、好ましくは２〜２０μｍの範囲である。
【０５４１】
エンボス領域Ａ１０において、凸領域の面積率は２０〜８０％の範囲である。凸領域の面積率が小さすぎると、フィルムロールの巻き込みエアーが有効に保持されないので、巻き緩みや張り付きを抑止する効果が得られない。凸領域の面積率が大きすぎると、フィルムロールの巻き込みエアーが多くなりすぎるため、巻き緩みが悪化する。
【０５４２】
凸領域の面積率は、エンボス領域Ａ１０の全体面積に対する凸領域ユニットＡ２の総面積の割合である。エンボス領域Ａ１０とは、フィルムの幅手方向一端における全ての凸領域を含むように、搬送方向に平行な直線で区切られる最小な領域であり、例えば図２９（Ｃ）において斜線で示される領域である。
【０５４３】
エンボス領域Ａ１０とフィルムの端面との距離ａ（図２９（Ｃ）参照）、エンボス領域Ａ１０の幅手方向長さｂ（図２９（Ｃ）参照）、及び幅手方向で隣り合う凸列の間の距離ｃ（図２９（Ｃ）参照）は、本発明の目的が達成される限り特に制限されない。
【０５４４】
距離ａは通常、１０ｍｍ以下であり、５ｍｍ以下が好ましい。
【０５４５】
長さｂは通常、５〜３０ｍｍの範囲であり、１０〜２０ｍｍの範囲が好ましい。
【０５４６】
凸列間距離ｃは、上記凸領域の面積率が達成される限り特に制限されず、通常、０．１〜５ｍｍの範囲であり、０．５〜２ｍｍの範囲が好ましい。
【０５４７】
本発明に係るアクリル樹脂フィルムにおいて、幅手方向の長さ、搬送方向の長さ、及び幅手方向について中央の非エンボス領域Ａ５における膜厚は特に制限されない。
【０５４８】
幅手方向の長さは通常は５００〜４０００ｍｍの範囲であり、好ましくは１０００〜３０００ｍｍの範囲であり、より好ましくは１３００〜３０００ｍｍの範囲である。従来では、当該長さが長いほど、巻き込まれたエアーが抜け難い一方で、時間の経過とともにエアーは抜けるため、巻き緩み、シワ及び折れ等の問題が発生しやすいが、本発明においてはそのような長さであっても、それらの問題を有効に抑制できるためである。
【０５４９】
搬送方向の長さは通常は５００〜１００００ｍの範囲であり、好ましくは２０００〜９０００ｍの範囲であり、より好ましくは３０００〜８０００ｍの範囲である。従来では、当該長さが長いほど、巻き込まれるエアー量が増大する一方で、時間の経過とともにエアーは抜けるため、巻き緩み、シワ及び折れ等の問題が発生しやすいが、本発明においてはそのような長さであっても、それらの問題を有効に抑制できるためである。
【０５５０】
非エンボス領域Ａ５における膜厚は通常は１０〜２００μｍの範囲であり、好ましくは２０〜８０μｍの範囲である。当該厚さが薄いほど、アクリル樹脂フィルムが変形しやすいため、巻き緩み、シワ及び折れ等の問題が発生しやすいが、本発明においてはそのような厚さであっても、それらの問題を有効に抑制できるためである。
【０５５１】
図３０（Ａ）に示すエンボスパターンおいて凸領域ユニットＡ２は、長方形形状を有しているが、本発明の目的が達成される限り特に制限されず、例えば、菱形形状、Ｗ字（Ｍ字）形状、六角形状、十字形状等を有していてもよい。
【０５５２】
凸領域ユニットＡ２が菱形形状を有する場合のエンボスパターンの具体例を図３０（Ａ）〜図３０（Ｃ）に示す。
【０５５３】
図３０（Ａ）〜図３０（Ｃ）はそれぞれ、凸領域ユニットＡ２が菱形形状を有すること以外、図２９（Ａ）〜図２９（Ｃ）と同様であるため、それらの説明を省略する。図３０（Ａ）〜図３０（Ｃ）における図２９（Ａ）〜図２９（Ｃ）と同じ符号は、凸領域ユニットＡ２の形状が異なること以外、図２９（Ａ）〜図２９（Ｃ）と同じ意味内容を示すものとする。
【０５５４】
図３０（Ｃ）において斜線で示される領域がエンボス領域Ａ１０である。
【０５５５】
（ＩＩ）エンボス領域が連続的凸列を１列以上で有する場合、エンボス領域はさらに間欠的凸列を有しても、又は有さなくてもよい。すなわち、エンボス領域が有する全ての凸列は１列以上、好ましくは２〜７列の連続的凸例のみからなっていてもよいし、又は１列以上、好ましくは１〜７列の連続的凸列と、１列以上、好ましくは１〜７列の間欠的凸列とからなっていてもよい。前者の場合の具体例として、例えば、図３１（Ａ）〜図３１（Ｃ）に示すエンボスパターンが例示できる。後者の場合の実施形態として、例えば、図３１（Ａ）〜図３１（Ｃ）に示すエンボスパターンが例示できる。
【０５５６】
図３１（Ａ）〜図３１（Ｃ）はそれぞれ、全ての凸列が連続的凸列であること以外、図２９（Ａ）〜図２９（Ｃ）と同様であるため、それらの説明を省略する。図３１（Ａ）〜図３１（Ｃ）における図２９（Ａ）〜図２９（Ｃ）と同じ符号は、凸列が連続的であること以外、図２９（Ａ）〜図２９（Ｃ）と同じ意味内容を示すものとする。
【０５５７】
図３２（Ａ）〜図３２（Ｃ）はそれぞれ、エンボス領域が１列の連続的凸列と１列の間欠的凸列とを有すること以外、図３０（Ａ）〜図３０（Ｃ）と同様であるため、それらの説明を省略する。図３２（Ａ）〜図３２（Ｃ）における図３０（Ａ）〜図３０（Ｃ）と同じ符号は、凸列の数が異なること、及び一つの凸列が連続的凸列であること以外、図３０（Ａ）〜図３０（Ｃ）と同じ意味内容を示すものとする。
【０５５８】
特に要件（ＩＩ）においては、要件（Ｉ）においてと同様に、エンボス領域Ａ１０における凸領域の面積率は２０〜８０％の範囲であり、好ましくは３０〜６０％の範囲である。凸領域の面積率が小さすぎると、フィルムロールの巻き込みエアーが有効に保持されないので、巻き緩みや張り付を抑止する効果が得られない。凸領域の面積率が大きすぎると、フィルムロールの巻き込みエアーが多くなりすぎるため、巻き緩みが悪化する。
【０５５９】
凸領域の面積率は、エンボス領域Ａ１０の全体面積に対する凸領域ユニットＡ２の総面積の割合である。エンボス領域Ａ１０は、フィルムの幅手方向一端における全ての凸領域を含むように、搬送方向に平行な直線で区切られる最小な領域であり、例えば図３０（Ｃ）及び図３２（Ｃ）において斜線で示される領域である。
【０５６０】
要件（ＩＩ）において、エンボス領域が有し得る間欠的凸列は、特に制限されず、例えば、要件（Ｉ）においてと同様の間欠的凸列であってもよいし、又は当該間欠的凸列以外の間欠的凸列であってもよい。
【０５６１】
本発明に係るアクリル樹脂フィルムは、上記した（Ｉ）及び（ＩＩ）の要件において、搬送方向に略平行に形成された間欠的凸列及び／又は連続的凸列以外に、他のエンボスパターンで形成された凸領域やランダム（不規則）に形成された凸領域をエンボス領域に有することを妨げるものではない。
【０５６２】
本発明では、エンボス部を形成するナーリング加工は、ナーリング加工の処理温度をＴ（℃）、ベースフィルムのガラス転移温度をＴｇ（℃）、ベースフィルムがエンボスリングに接している時間をｓ（秒）としたときに、下記の関係式を満たす条件でナーリング加工を行い、ロール状のフィルムを製造することが好ましい。
【０５６３】
０．７５≦（Ｔ−Ｔｇ）×ｓ≦１．００
なお、ベースフィルムがエンボスリングに接している時間ｓ（秒）は、フィルムの搬送速度と、ニップ幅、換言すれば押し圧を変えることで、変更することが可能である。なお、ニップ幅や押し圧を変えるには、ゴムロールよりなるバックロール表面のゴムの硬度を調整したり、エンボスリング及びエンボスバックロールの直径を変えることで、行うことができる。
【０５６４】
上記において、（Ｔ−Ｔｇ）×ｓの値が、０．７５未満であれば、エンボス高さが十分得られず、巻き取った状態での実効ナールが低くなるため、フィルム同士の貼り付き故障が発生したり、凸状の局所的な変形が発生し、フィルムとしての平面性を満たさなくなるので、好ましくない。
【０５６５】
また、（Ｔ−Ｔｇ）×ｓの値が、１．００を超えると、エンボス高さが出すぎて、結果として巻き取った状態での実効ナールも高くなるため、巻きの中央が馬の背中のような形状に凹み、フィルムとしての平面性が保て無くなるので、好ましくない。またＴの値であるナーリング加工時の温度を高くすると（Ｔ−Ｔｇ）×ｓの値も大きくなるが、この場合（Ｔ−Ｔｇ）×ｓの値が１．００を超える程度までＴの温度を高くすると、ヒゲ状故障が発生するため好ましくない。
【０５６６】
また、本発明において、ナーリング加工の際に、エンボス刻印ローラーのフィルム排出側に１０〜２０℃の冷風を当てるのが、好ましい。ここで、ナーリング加工の際に、エンボス刻印ローラーのフィルム排出側に１０〜２０℃の冷風を当てるのは、エンボス加工直後にフィルムとリング部を冷却することにより熱で溶けた樹脂部分が冷却固化するため、糸状の異物（ヒゲ状異物）の発生を抑えられ、充分に高いエンボス高さを得ることができるという理由による。
【０５６７】
本発明に係るアクリル樹脂フィルムは、ロール状フィルムの下記式で定義される実効ナールが０．５〜７．０μｍであるのが、好ましい。
【０５６８】
実効ナール＝（エンボス部ロール断面積−コア断面積）／巻き長さ−平均膜厚
上記において、実効ナールが０．５μｍ以上であれば、フィルム同士の貼り付き故障が発生せず、凸状の局所的な変形の発生を抑制し、フィルムとしての平面性が向上する。また、実効ナールが７．０μｍ以下であると、巻きの中央が馬の背中のような形状に凹むこともなく、フィルムとしての平面性が向上する。
【０５６９】
本発明に係るアクリル樹脂フィルムは、ロール状のフィルムのエンボス部周囲に付着しているヒゲ状異物の個数が、０〜５０個／ｃｍ２であることが好ましく、０〜２０個／ｃｍ２であることがより好ましく、０〜１０個／ｃｍ２であることがさらに好ましい。
【０５７０】
上記において、フィルムのエンボス部周囲に付着しているヒゲ状異物の個数は、少ないほど好ましく、ヒゲ状異物の個数が５０個／ｃｍ２を超えると、偏光板として加工する際のクリーニング装置でも除去しきれなくなり、偏光子とフィルムの間に異物として入り込み液晶表示装置に組み込んだ場合画像欠陥となるので、好ましくない。表面に反射防止処理や防眩処理などの塗布加工を施す場合も同様である。
【０５７１】
ここで、エンボス部の高さｈ（μｍ）は、フィルム膜厚Ｈの０．０５〜０．３倍の範囲、幅Ｗは、フィルム幅Ｌの０．００５〜０．０２倍の範囲に設定する。エンボス部は、フィルムの両面に形成してもよい。この場合、エンボス部の高さｈ１＋ｈ２（μｍ）は、フィルム膜厚Ｈの０．０５〜０．３倍の範囲、幅Ｗはフィルム幅Ｌの０．００５〜０．０２倍の範囲に設定する。例えばフィルム膜厚４０μｍであるとき、エンボス部の高さｈ１＋ｈ２（μｍ）は２〜１２μｍの範囲に設定することが好ましく、エンボス部幅は５〜３０ｍｍの範囲に設定することが好ましい。
【０５７２】
エンボス部高さの下限については、フィルム間の部分的な密着むらを防ぐために必要な高さから、一方、上限は、これ以上にするとエンボス部が高すぎるため、ロール状巻き製品の形態が馬の背状に多角形状に変形し、故障を誘発するからである。
【０５７３】
エンボス部の幅については、エンボス部は最終的にロス部分となるため少なくしたいが、例えば５０μｍ以内の薄膜フィルムで、５０ｍ／分以上の高速製膜時において、フィルムのすべりを抑えるための最低限必要なエンボス部幅である。
【０５７４】
ただし、前述のエンボス部の高さともリンクしており、凸状、ピラミッド状、馬の背、多角形状、巻きずれ故障を全てクリアーするエンボス部高さ×エンボス部幅を設定する必要がある。
【０５７５】
エンボス加工を施した後のフィルムは以下の巻取方法で巻取ることが好ましい。
【０５７６】
巻取方法は、フィルムの側縁が揃うように前記フィルムを巻芯に巻き取るストレート巻き工程と、前記ストレート巻き工程の後に、前記側縁が前記フィルムの幅方向に対して一定範囲で周期的にずれるように、前記フィルムの幅方向に前記フィルム又は前記巻芯を周期的に振動させて前記フィルムを前記巻芯に巻き取るオシレート巻き工程とを有することが好ましい。
【０５７７】
特に、前記フィルムの巻長が、前記フィルムの全巻長に対して１０〜３０％の範囲内であらかじめ定められる切替時巻長に達したときに、前記ストレート巻き工程から前記オシレート巻き工程に切り替えることが好ましい。
【０５７８】
フィルムの巻取装置は、巻芯を回転させて前記巻芯にフィルムを巻き取るフィルム巻取部と、前記フィルムが前記巻芯上で前記フィルムの幅方向に一定範囲内で周期的にずれるオシレート巻きになるように、前記フィルムの巻取りに連動させて前記フィルム又は前記巻芯を前記フィルムの幅方向に振動させるオシレート部と、前記フィルムの巻長があらかじめ定められる切替時巻長に達したときに、前記フィルムの巻取りを前記ストレート巻きから前記オシレート巻きに切り替える切替部とを備えることが好ましい。
【０５７９】
以下オシレート巻きについて説明する。
【０５８０】
図３３に示すように、フィルム製造ラインＢ１０は、フィルム製造装置Ｂ１１と、巻取装置Ｂ１２とを備えている。フィルム製造装置Ｂ１１は、溶液製膜方法によりフィルムＢ１３を製造する。溶液製膜方法では、まず、原料を用いてドープを調製する。そして、調製したドープを無端支持体上に流延して流延膜を形成する。流延膜が自己支持性を有するようになったときに、無端支持体から流延膜を剥離する。剥離された流延膜を熱風等で乾燥することによって、フィルムＢ１３が形成される。形成されたフィルムＢ１３は、ナーリング付与ローラーＢ１５を介して、巻取装置Ｂ１２に送られる。ナーリング付与ローラーＢ１５は、エンボス加工等により、フィルムＢ１３の幅方向の両側縁部（耳部）に対して微小な凹凸を形成する。なお、ナーリング付与ローラーにより形成される凹凸の高さは０．５〜２０μｍの範囲であることが好ましい。
【０５８１】
図３３及び図３４に示すように、巻取装置Ｂ１２は、巻取軸Ｂ１９、巻芯ホルダＢ２０、巻芯Ｂ２１、ターレットＢ２２、ガイドローラーＢ２３、Ｂ２４、ダンサローラーＢ２５、エンコーダＢ２７、オシレート部Ｂ２９、巻取モーターＢ３０、コントローラＢ３１、及びダンサ部Ｂ３２を備えている。この巻取装置Ｂ１２における巻取対象のフィルムサイズなどは特に限定されないが、例えば全巻取長が２０００〜１００００ｍの範囲であり、幅が５００〜２５００ｍｍの範囲のサイズのフィルムであることが好ましい。
【０５８２】
図３４に示すように、巻取軸Ｂ１９はターレットＢ２２に片持ち支持機構で取り付けられている。片持ち支持機構とは、巻取軸Ｂ１９の一端のみを支持する機構である。巻取軸Ｂ１９には、巻芯Ｂ２１が取り付けられている。巻芯Ｂ２１は、巻取軸Ｂ１９の巻芯ホルダＢ２０により両端部が挟持される。巻芯ホルダＢ２０は巻取軸Ｂ１９の軸方向（Ｙ方向）でスライド自在にかつ巻取軸Ｂ１９に回転不能に取り付けられている。巻取軸Ｂ１９の一端には巻取モーターＢ３０が連結されており、巻取軸Ｂ１９を回転するように構成されている。この回転により、巻芯Ｂ２１も回転し、フィルムＢ１３を巻芯Ｂ２１に巻き取ることができる。このフィルムＢ１３の巻取りにより、フィルムＢ１３がロール状に巻き付けられたフィルムロールＢ３８が得られる。
【０５８３】
ターレットＢ２２には、巻取軸Ｂ１９の取付端部にシフト機構Ｂ２８が取り付けられている。このシフト機構Ｂ２８は巻芯ホルダＢ２０を巻取軸Ｂ１９上で軸方向に往復運動させる。このシフト機構Ｂ２８、巻取軸Ｂ１９、巻芯ホルダＢ２０により、オシレート部Ｂ２９が構成されている。このオシレート部Ｂ２９を作動させて、シフト機構Ｂ２８により巻芯ホルダＢ２０を巻取軸Ｂ１９上でＹ方向に往復運動させることにより、フィルムＢ１３が積層するごとに側縁Ｂ１３ａの位置が振幅Ｗｏの範囲内でずれながら、フィルムＢ１３が巻き取られるオシレート巻きを可能にする。オシレート部Ｂ２９を作動させない場合には、フィルムＢ１３の両側縁が揃った状態になるストレート巻きが可能になる。このストレート巻き及びオシレート巻きの切り替えはコントローラＢ３１により行われる。
【０５８４】
ここで、オシレート巻きにおいて、その振り幅であるオシレート幅Ｗｏは任意に設定することができ、振幅Ｗｏは１０〜３０ｍｍの範囲内であることが好ましく、前記範囲内であれば、振幅Ｗｏは一定値で固定する他、徐々に増加させたり、減少させたり、増加後に減少させたりしてもよい。
【０５８５】
ガイドローラーＢ２３、Ｂ２４及びダンサローラーＢ２５は、フィルム製造装置Ｂ１１からのフィルムＢ１３を搬送方向（Ｘ方向）に案内する。また、ダンサローラーＢ２５はシフト機構Ｂ２６によりフィルムＢ１３を上下方向（Ｚ方向）に移動させることにより、フィルムＢ１３の巻取張力を調整する。このシフト機構Ｂ２６及びダンサローラーＢ２５によりダンサ部Ｂ３２が構成される。エンコーダＢ２７は、ガイドローラーＢ２４が一定の回転角度で回転するごとに、エンコーダパルス信号をコントローラＢ３１に送信する。なお、ガイドローラーＢ２４にはフィルムＢ１３の巻取張力を測定する張力センサを設けてもよい。
【０５８６】
コントローラＢ３１は、オシレート部Ｂ２９、巻取モーターＢ３０、及びダンサ部Ｂ３２の駆動を制御する。コントローラＢ３１は、巻取情報入力部Ｂ３９、ＬＵＴメモリＢ４０、切替時巻長特定部Ｂ４１、巻長測定部Ｂ４２、及び切り替え判定部Ｂ４３を備えている。巻取情報入力部Ｂ３９には、フィルムＢ１３の全巻取長、厚さ、幅、巻芯Ｂ２１の外径、巻取張力などの巻取情報が入力される。
【０５８７】
ＬＵＴメモリＢ４０には、巻取情報ごとに、ストレート巻きからオシレート巻きに切り替えるときのフィルムＢ１３の巻長（切替時巻長）が記憶されている。切替時巻長は、好ましくはフィルムＢ１３の全巻長に対して１０〜３０％の範囲であらかじめ設定されており、より好ましくはフィルムＢ１３の全長に対して１５〜２５％の範囲であらかじめ設定されている。
【０５８８】
切替時巻長が上記範囲に設定されているのは以下の理由からである。図３５に示すように、グラフＢ５０は巻芯Ｂ２１の円周方向でフィルムＢ１３に発生する応力と巻長との関係を表したものである。フィルムＢ１３の円周方向の応力は、巻芯Ｂ２１の回転トルクとダンサ部Ｂ３２による張力とに基づいて求められる。巻芯Ｂ２１の回転トルクがダンサ部Ｂ３２による張力よりも大きくなったときにフィルムＢ１３の円周方向の応力は正となり、巻芯Ｂ２１の回転トルクがダンサ部Ｂ３２による張力よりも小さくなったときに負となる。なお、図３６に示すように、フィルムＢ１３が巻芯Ｂ２１に巻き取られているフィルムロールＢ３８において、点Ｐ１から周方向の外側に向かって力がかかるときに、フィルムＢ１３の点Ｐ１における円周方向の応力が正であるという。また、点Ｐ２に向かって周方向で力がかかるときに、フィルムＢ１３の点Ｐ２における円周方向の応力が負であるという。
【０５８９】
図３５のグラフＢ５０は、フィルムＢ１３の巻取り始めの張力と巻取り終わりの張力などに基づいて、周知の応力計算式からあらかじめ求められる。フィルムＢ１３の円周方向の応力の分布パターンは、各フィルムの厚さ、幅、巻取り長さ、巻芯の外径などのパラメーターや巻取り張力パターンの変化状況に応じて、各種値や負の領域などが変化するが、これまでのフィルム巻取結果からおおむね図３５と略同じ分布パターンであることが分かっている。
【０５９０】
グラフＢ５０が示すように、フィルムＢ１３の円周方向の応力は、フィルムロールＢ３８において巻芯Ｂ２１側の巻長が小さい部分では正（＋）となっている。図３５では、巻長が０であるところから応力が減少して負（−）に変わる巻長に、符号Ｌ１を付す。このように巻取り始めでは、巻長が長くなるにつれて、円周方向の応力は急激に減少する。そして、円周方向の応力は、さらに減少して負（−）の領域に入る。なお、図３５では、巻取完了に対応する巻長には、符号ＬＥを付す。そして、負（−）の領域で、円周方向の応力は、最小値Ｓｍｉｎを示す。図３５では、円周方向の応力が最小値Ｓｍｉｎを示した巻長に、符号Ｌｍｉｎを付す。巻長がＬｍｉｎを超える部分では、円周方向の応力は、巻長が長くなるに従い次第に増加し、正（＋）の領域に入る。円周方向の応力が最小値Ｓｍｉｎを示した後に増加して正に変わる巻長に、符号Ｌ２を付す。ここで、フィルムＢ１３の円周方向の応力が負の領域にある場合には、巻芯Ｂ２１の回転トルクがダンサ部Ｂ３２による張力よりも大きくなってフィルムＢ１３が巻き緩んでしまうため、フィルムＢ１３の表面の圧力（面圧）は低下してしまう。図３７のグラフＢ５１は、ストレート巻きで巻取りを行ったときのフィルムＢ１３の両側端部における面圧の変化を示しており、図３８のグラフＢ５２は、オシレート巻きで巻取りを行ったときのフィルムＢ１３の左側端部における面圧の変化を示しており、グラフＢ５３は右側端部における面圧の変化を示している。これらグラフＢ５１〜Ｂ５３が示すように、フィルムＢ１３の巻取り始めでは、ストレート巻きで巻き取ったときの面圧の低下は、オシレート巻きで巻き取ったときの面圧の低下よりも比較的小さい。なお、フィルムＢ１３の左側端部とは、Ｘ方向に向かって左側の端部であり、右側端部とはＸ方向に向かって右側の端部である。
【０５９１】
フィルムＢ１３の巻取り始めにおける面圧の低下は巻取り後のフィルムロールＢ３８に巻き緩みや巻きズレなどを生じさせる原因となる。そこで、上記のようにフィルムＢ１３の巻取り始めにおいて面圧が低下する間、即ち、フィルムＢ１３の円周方向の応力が負の領域にある間はストレート巻きを行い、その後、巻長が全巻長に対して１０〜３０％の範囲になったときに、オシレート巻きに切り替える。これにより、フィルムＢ１３の巻取り始めにおいて、ストレート巻きで巻き取ることによって面圧の低下が抑えられるとともに、フィルムＢ１３の円周方向の応力が負の領域を抜け出したときにオシレート巻きで巻き取ることによって、面圧をフィルムＢ１３の幅方向に対して左右方向に分散し、耳伸びの発生を軽減することができる。ストレート巻きからオシレート巻きに切り替えるタイミングとしてあらかじめ求める切替時巻長は、本実施形態のように、グラフＢ５０のような円周方向の応力と巻長との関係に基づき求めておくとよい。このようにして求めた切替時巻長にフィルムＢ１３の巻長が達したときに、コントローラＢ３１は、ストレート巻きからオシレート巻きに切り替える。ストレート巻きからオシレート巻きに切り替えるタイミングは、巻長が全巻長に対して１５〜２５％の範囲になったときがより好ましい。
【０５９２】
なお、巻長が全巻長に対して１０％以上のときにストレート巻きからオシレート巻きに切り替えたときには、１０％未満のときに切り替える場合と比べてフィルムＢ１３の巻取り始めにおいて面圧が急激に低下することをより確実に防止する。このため、フィルムロールＢ３８に巻き緩みや巻きズレが発生してしまうことを、より確実に防ぐことができる。また、巻長が全巻長に対して３０％を超えてから切り替えたときには、フィルムＢ１３の円周方向の応力が負の領域を抜け出した後もストレート巻きで巻き取ることになるため、３０％以下のときに切り替える場合と比べてフィルムロールＢ３８に耳伸びが発生しやすい。そこで、巻長が全巻長に対して３０％以下のときにストレート巻きからオシレート巻きに切り替えることにより、３０％を超えてから切り替える場合よりも、耳伸びの発生をより確実に防止することができる。
【０５９３】
切替時巻長特定部Ｂ４１は、ＬＵＴメモリＢ４０に記憶された巻取情報と、巻取情報入力部Ｂ３９に入力された巻取情報とを照合して、入力された巻取情報に対応する切替時巻長を特定する。巻長測定部Ｂ４２は、エンコーダＢ２７からのエンコーダパルス信号に基づき、巻芯Ｂ２１に巻き取ったフィルムＢ１３の巻長を測定する。
【０５９４】
切り替え判定部Ｂ４３は、巻長測定部Ｂ４２で測定した巻長が、切替時巻長特定部Ｂ４１で特定された切替時巻長を超えたか否かを判定する。巻長が切替時巻長を超えたと判定した場合には、オシレート部Ｂ２９にオシレート巻き開始信号が送信される。オシレート部Ｂ２９は、オシレート巻き開始信号を受信すると、フィルムの側縁Ｂ１３ａが揃うようにフィルムＢ１３を巻き取っていくストレート巻きから、側縁Ｂ１３ａの位置を振幅Ｗｏの範囲内でずらしながらフィルムＢ１３を巻き取っていくオシレート巻きにフィルムＢ１３の巻取りを変更する。
【０５９５】
次に、巻取装置の作用について、図３９に示すフローチャートを参照しながら説明する。まず、巻取対象となるフィルムＢ１３の巻取情報を巻取情報入力部Ｂ３９に入力する。切替時巻長特定部Ｂ４１は、巻取情報入力部Ｂ３９に入力された巻取情報とＬＵＴメモリＢ４０に記憶された巻取情報とを照合することにより、入力された巻取情報に対応する切替時巻長を特定する。
【０５９６】
そして、フィルムＢ１３の巻取りがストレート巻きで開始される。巻取りの際には、ガイドローラーＢ２４が一定の回転角度で回転するごとに、エンコーダＢ２７からエンコーダパルス信号が一定時間毎にコントローラＢ３１に送信される。このエンコーダパルス信号に基づいて、巻長測定部Ｂ４２でフィルムＢ１３の巻長が測定される。
【０５９７】
巻長測定部Ｂ４２で測定された巻長が切替時巻長を超えたか否かが、切り替え判定部Ｂ４３により順次判定される。巻長が切替時巻長を超えたと判定されたときには、コントローラＢ３１からオシレート部Ｂ２９にオシレート巻き開始信号が送信される。オシレート巻き開始信号を受信したオシレート部Ｂ２９は、巻芯Ｂ２１を軸方向（Ｙ方向）に沿って一定の振幅Ｗｏで振動させる。これにより、フィルムＢ１３の巻取りが、ストレート巻きからオシレート巻きに変更される。
【０５９８】
フィルムＢ１３の巻取りが完了すると、フィルムロールＢ３８が巻取軸Ｂ１９から取り外される。フィルムロールＢ３８はトラックなどの輸送手段により各種工場に搬送される。その際、フィルムロールＢ３８の巻芯内側はストレート巻きになっているため、巻き緩みが無く、搬送時の振動等があってもフィルムロールＢ３８に巻ズレが生じることはない。また、加えて、フィルムロールＢ３８の巻芯外側がオシレート巻きとなっていることから、耳伸びの発生が抑えられている。
【０５９９】
なお、上記実施形態では、巻芯Ｂ２１をフィルムＢ１３の幅方向に振動させることによりフィルムＢ１３を巻き取っている。しかし、オシレート巻きの方法はこの方法に限定されず、周知の方法を用いればよい。例えば、巻芯Ｂ２１は動かさずに、フィルムＢ１３自体をその幅方向に振動させてもよい。
【０６００】
（８）返材回収（トリミング工程）
返材回収とは、前記（６）のスリット工程でフィルムを搬送しながらフィルムの幅手方向の端部を切断した箇所を回収する工程である。例えば、延伸工程でテンターにより把持されたためにその痕跡が残った端部を除去する。端部の切断・回収は通常、フィルム幅手方向の両端部において行われる。回収された返材は、溶解工程に適量持ち込まれ、溶媒に溶解されて、ドープ調製に供される。
【０６０１】
トリミング工程は、フィルム幅手方向の端部を切断する端部切断段階及び切断された端部を回収する端部回収段階を有する。
【０６０２】
端部切断段階では、フィルムを搬送方向Ｔに搬送しながら、固定されたカッター等の切断手段により、フィルム端部を切断し、フィルム本体を巻取り工程等の次工程に提供する。
【０６０３】
切断される端部の幅手方向長さ（幅）ｘは特に制限されず、そのようなｘは具体的には、例えば、３０〜３００ｍｍの範囲、特に５０〜１３０ｍｍの範囲であることが好ましい。
【０６０４】
端部回収段階では、切断されたフィルム端部を吸い込み口より回収する。吸い込み口は通常、筒形状、特に円筒形状を有しており、吸引装置により吸い込み方向に吸引を行っている。吸引速度は本発明の目的が達成される限り特に制限されない。
【０６０５】
本段階では、切断されたフィルム端部を吸い込み口より回収するに際し、フィルム搬送方向の上流側と下流側とから吸い込み口の開口部に向けて、搬送風を供給し、フィルム端部ｂの搬送・回収を補助する。上流側からの搬送風の供給速度Ｖ１及び下流側からの搬送風の供給速度Ｖ２は、それぞれ独立して、フィルム搬送速度に対して１００〜６０００％の範囲、好ましくは５００〜５５００％の範囲であり、それらの比率Ｖ１／Ｖ２は１未満、特に０．１〜０．９の範囲、好ましくは０．３〜０．９の範囲である。これによって、切断された端部のバタツキや蛇行を抑制し、端部の切断・回収を十分に円滑に行うことができる。
【０６０６】
上流側からの搬送風の温度Ｔ１及び下流側からの搬送風の温度Ｔ２は特に制限されるものではなく、通常はそれぞれ独立して、雰囲気温度より０〜５０℃の範囲だけ高い温度である。温度Ｔ１及びＴ２をそれぞれ独立して雰囲気温度より０〜５０℃の範囲、特に０〜４５℃の範囲だけ高く設定することにより、フィルム端部８０ｂにおける支持体面側と反支持体面側との収縮差を低減できる。その結果、端部の蛇行をより一層有効に抑制できるため、吸い込み口及び当該吸い込み口に連結された配管内での端部詰まりをより一層十分に抑制できる。雰囲気温度とは、本工程を行う周囲雰囲気の温度であり、前記端部切断段階におけるフィルムの支持体面における幅手方向で中央部の温度を用いるものとし、非接触温度計によって測定できる。
【０６０７】
搬送風の温度Ｔ１は通常、３０〜１７０℃の範囲であり、特に３０〜１５０℃の範囲が好ましい。
【０６０８】
搬送風の温度Ｔ２は通常、３０〜１７０℃の範囲であり、特に３０〜１５０℃の範囲が好ましい。
【０６０９】
雰囲気温度は通常、３０〜１２０℃の範囲であり、特に３０〜１００℃の範囲が好ましい。
【０６１０】
上流側からの搬送風は上流側供給装置から供給され、下流側からの搬送風は下流側供給装置から供給される。搬送風が加熱される場合は、加熱手段の具体例として、例えば、温風ヒーター、温調ロール、ＩＲ（赤外線）ヒーター等によって行われる。
【０６１１】
上流側供給装置の供給口と吸い込み口の開口部との距離Ｌ１及び下流側供給装置の供給口と吸い込み口の開口部との距離Ｌ２は、切断された端部のバタツキや蛇行をより一層十分に抑制する観点から、それぞれ独立して２０〜２００ｍｍの範囲、特に３０〜１８０ｍｍの範囲であることが好ましい。
【０６１２】
上流側からの搬送風の供給方向と吸い込み方向（吸い込み口内におけるフィルム端部の搬送方向）とのなす角度θ１及び下流側からの搬送風の供給方向と吸い込み方向とのなす角度は、本発明の目的が達成される限り特に制限されず、切断された端部のバタツキや蛇行をより一層十分に抑制する観点から、それぞれ独立して１０〜９０°の範囲、特に３０〜８５°の範囲であることが好ましい。
【０６１３】
上流側供給装置及び下流側供給装置は通常、供給口が円形状を有するものが使用される。
トリミングされた端部フィルムは、速やかに粉砕されて細片として搬送され、返材回収の貯蔵容器に貯蔵されることが好ましい。
返材を粉砕するカッターは一般に発熱を伴うため高温となり、低Ｔｇであるアクリル樹脂がカッター刃に融着して粉砕を妨げることも発生しやすい。カッターは冷却機構を備えることが好ましく、例えばその冷却方法としてドライアイス等の冷却媒体をフィルムと同伴するように吹き付けることなども挙げられる。
【０６１４】
本工程、特に端部切断段階に供されるフィルムの残留溶媒量は、０〜５０質量％の範囲、特に０〜２０質量％の範囲であることが好ましい。これによって、フィルム端部の切断を容易に達成しながらも、フィルム端部における支持体面側と反支持体面側との収縮差をより有効に低減できるためである。
【０６１５】
（９）溶剤リサイクル工程
本発明のアクリル樹脂フィルムの製造方法においては、使用した有機溶媒をリサイクルすることが好ましい。乾燥工程で発生する有機溶媒蒸気を含んだ乾燥気体をリサイクル工程に導入し、不純物を除去して有機溶媒を再生することが好ましく行われる。このようなリサイクル工程について、以下の図を用いて説明する。
図４０は、本発明に用いられるフィルム製膜ラインの一例を示した概略図である。
図４０に示すように、フィルム製膜ライン３０９は、仕込みゾーン３１０とバンドゾーン３１１と乾燥ゾーン３１２とに分けられる。仕込みゾーン３１０は、仕込みタンク３１４とポンプ３１５とフィルター３１６とを備えている。また、仕込みタンク３１４には、撹拌翼３１７によりドープ３１３を均一に調製する。調製されたドープ３１３は、ポンプ３１５とフィルター３１６とを介してバンドゾーン３１１の流延ダイ３２０に送られる。
バンドゾーン３１１には、ローラー３２１、３２２に掛け渡された流延バンド３２３が設けられており、この流延バンド３２３は、図示しない駆動装置により回転する。流延バンド３２３の上に流延ダイ３２０が設けられている。ドープ３１３は、仕込みタンク３１４からポンプ３１５により送液され、フィルター３１６で不純物が除去された後に流延ダイ３２０に送られる。流延ダイ３２０からドープ３１３を流延バンド３２３上に流延する。ドープ３１３は流延バンド３２３で搬送されながら徐々に乾燥することで自己支持性を有し、剥ぎ取りローラー３２４によって流延バンド３２３から剥ぎ取られフィルム３２５が形成される。さらに、フィルム３２５は、テンター３２６により所定の幅に引き伸ばされ、搬送されながら乾燥される。なお、周知のようにバンドゾーン３１１内は必要に応じて隔壁により複数の室に分けられており、これら各室に対してガスの排出及び乾燥用ガスの送出が行われる。
【０６１６】
テンター３２６から乾燥ゾーン３１２に送られたフィルム３２５は、乾燥ゾーン３１２内で、複数のローラー３２７に巻き掛けられて搬送されながら乾燥する。乾燥後のフィルム３２５は、巻き取り機３２８に巻き取られる。
乾燥ゾーン３１２内で揮発した溶剤を含み熱風であるガス（以下、熱風ガスとも称する）３５０は、溶剤回収ライン３３１を用いて処理される。熱交換器３５１に送り込まれた後に、送風機３５２により開放チャンバー３５３に送風される。
そして、送風機３５５により開放チャンバー３５３からガス３５０と大気３５４とを吸引することにより、開放チャンバー３５３の下流側（送風機３５５側）を大気圧より低い圧力（負圧）にすることが可能となる。なお、本発明において用いられる開放チャンバーの形態は、図示したものに限定されず、公知のいずれの開放チャンバーをも用いることもできる。また、溶剤回収ライン３３１の一部を負圧状態にする装置も開放チャンバーに限定されずに、ラインの一部を負圧にする機能を有する送風ファンなどを用いることも可能である。
【０６１７】
また、開放チャンバー３５３と送風機３５５との間には、ガス３５０を冷却するための冷却器３５６、及びガス乾燥工程のための前処理活性炭３５７、除湿器３５８が取り付けられているが、これらは適宜省略してもよい。
【０６１８】
さらに、ガス３５０は、送風機３５５により吸着器３５９、３６０、３６１のいずれかに切替バルブ（図示しない）により選択的に送られ、ガス３５０中に含まれていた揮発した溶剤が吸着器３５９、３６０、３６１によって吸着される。また、吸着処理後のガスは、温度調節器３６２により所定の温度に調節された後に、送風機３６３により熱交換器３５１に送り込まれる。そして、前述した熱風ガス３５０と熱交換がなされ加熱された後に、さらに加熱器３６４によって所定の温度まで加熱され、再度、乾燥ゾーン１２内に送り込まれ、乾燥風として再利用される。
【０６１９】
吸着器３５９、３６０、３６１に吸着された揮発溶剤成分は、脱着ガス３７０（通常は水蒸気）により脱着し、凝縮器３７１へ送り出される。脱着ガス３７０は凝縮器３７１で凝縮液化され、液体は回収溶剤としてデカンタ３７２に送液される。また、液化しないガス成分は、再度、送風機３５５に送り出され、吸着器３５９、３６０、３６１に送り込まれ、吸着回収される。
【０６２０】
デカンタ３７２に導入された回収溶剤（有機溶媒）は、粗親水溶剤（水を含む）と粗疎水溶剤とに分離され粗親水溶剤タンク３８１及び粗疎水溶剤タンク３８２に送られる。粗親水溶剤は蒸留塔３８３で水と親水溶剤に分離され、水は排水又はリサイクルされる。親水溶剤は再利用のための親水溶剤タンク３８４に貯蔵される。粗疎水溶剤にはアクリル樹脂及びゴム粒子に存在する残存モノマー成分があり、これを分離するために蒸留塔３８５を設けることが好ましい。蒸留塔３８５で分離された疎水溶剤は再利用のための疎水溶剤タンク３８６に貯蔵される。親水溶剤タンク３８４及び疎水溶剤タンク３８６に貯蔵された溶剤は、適当な混合比に調整され精製溶剤タンク３７６に送られる。精製溶剤タンク３７６内の精製溶剤は、調製器３７８に送り込まれ撹拌された後に仕込みタンク３１４に送られて、ドープ調製溶剤として再利用される。
【０６２１】
特に本発明で好ましく用いられる有機溶媒は、ジクロロメタン及び低級アルコールである。また、アクリル樹脂の残存モノマーのうち代表的なものはメチルメタクリレートである。そのため、熱交換器はジクロロメタン、低級アルコール、メチルメタクリレートが凝縮しない温度に乾燥気体を制御する必要がある。また、デカンタでは上層が主に水と低級アルコール、下層が主にジクロロメタンとメチルメタクリレートという成分になる。それぞれ蒸留塔は水と低級アルコール、ジクロロメタンとメチルメタクリレートを分離するために最適な設計がなされる。
これらの分離を確実にするために、デカンタ３７２や蒸留塔３８３，３８５は多段にしてもよいし、分離が未熟な成分を適宜上流工程に戻す配管を設けてもよい。
【０６２２】
≪アクリル樹脂フィルムを構成する材料≫
以下、本発明のアクリル樹脂フィルムの製造方法に用いられる材料について詳細に説明する。
本発明のアクリル樹脂フィルムの製造方法は、アクリル樹脂を有機溶媒を用いて溶解し、添加剤を加えてドープすることを特徴とする。本発明に用いることのできる材料は、以下に限定されるものではなく、公知の材料をその構成要素として適宜用いることができる。
【０６２３】
（１）アクリル樹脂
（構成するモノマー種）
アクリル系樹脂としては、ガラス転移温度（Ｔｇ）が１２０〜１８０℃の範囲内で、かつ、重量平均分子量が３０万〜４００万であれば、任意の適切な（メタ）アクリル系樹脂を採用し得る。例えば、ポリメタクリル酸メチルなどのポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸メチル−スチレン共重合体（ＭＳ樹脂など）、脂環族炭化水素基を有する重合体（例えば、メタクリル酸メチル−メタクリル酸シクロヘキシル共重合体、メタクリル酸メチル−（メタ）アクリル酸ノルボルニル共重合体など）が挙げられる。
より詳細には、後述例示するモノマー等から任意に選ばれた組み合わせで単独重合又は共重合された樹脂、さらにその樹脂に対して環化反応、脱水縮合反応、水素付加反応、保護官能基の脱離反応などの後反応を施した樹脂のうち、（メタ）アクリル酸エステルを重量比で５０％以上有するものである。
【０６２４】
前記モノマーとしては、例えば、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｓ−ブチル、（メタ）アクリル酸ｔ−ブチル、（メタ）アクリル酸ｎ−アミル、（メタ）アクリル酸ｓ−アミル、（メタ）アクリル酸ｔ−アミル、（メタ）アクリル酸ｎ−ヘキシル、（メタ）アクリル酸２−エチルヘキシル、（メタ）アクリル酸イソデシル、（メタ）アクリル酸トリデシル、（メタ）アクリル酸シクロヘキシル、（メタ）アクリル酸シクロヘキシルメチル、（メタ）アクリル酸オクチル、（メタ）アクリル酸ラウリル、（メタ）アクリル酸ステアリル、（メタ）アクリル酸ベンジル、（メタ）アクリル酸フェニル、（メタ）アクリル酸イソボルニル、（メタ）アクリル酸アダマンチル、（メタ）アクリル酸トリシクロデカニル、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸２−メトキシエチル、（メタ）アクリル酸２−エトキシエチル、（メタ）アクリル酸フェノキシエチル、（メタ）アクリル酸テトラヒドロフルフリル、（メタ）アクリル酸グリシジル、（メタ）アクリル酸β−メチルグリシジル、（メタ）アクリル酸β−エチルグリシジル、（メタ）アクリル酸（３，４−エポキシシクロヘキシル）メチル、（メタ）アクリル酸Ｎ，Ｎ−ジメチルアミノエチル、α−ヒドロキシメチルアクリル酸メチル、α−ヒドロキシメチルアクリル酸エチルなどの（メタ）アクリル酸エステル類等が挙げられる。
【０６２５】
メタクリル酸イソブチル、メタクリル酸２−メチルブチル、メタクリル酸２−エチルブチル、メタクリル酸２−イソプロピルブチル、メタクリル酸２−イソプロピル−４−メチルブチル、メタクリル酸２，３−ジメチルブチル、メタクリル酸２−メチルペンチル、メタクリル酸２−エチルペンチル、メタクリル酸２−プロピルペンチル、メタクリル酸２−イソプロピルペンチル；
【０６２６】
メタクリル酸ｓ−ブチル、メタクリル酸１−メチルブチル、メタクリル酸１−メチルペンチル、メタクリル酸１，３−ジメチルブチル、メタクリル酸１，２−ジメチルプロピル、メタクリル酸１，２−ジメチルブチル、メタクリル酸１，２−ジメチルペンチル、メタクリル酸１，２，３−トリメチルブチル、メタクリル酸２−エチル−１−メチルブチル、メタクリル酸２−エチル−１−メチルペンチル、メタクリル酸２−エチル−１，３−ジメチルブチル、メタクリル酸１−メチル−２−プロピルペンチル、メタクリル酸２−イソプロピル−１−メチルペンチル、メタクリル酸２−イソプロピル−１，３−ジメチルブチル、メタクリル酸１−エチルプロピル、メタクリル酸１−エチルブチル、メタクリル酸１−エチルペンチル、メタクリル酸１−エチル−３−メチルブチル、メタクリル酸１−エチル−２−メチルプロピル、メタクリル酸１−エチル−２−メチルブチル、メタクリル酸１−エチル−２−メチルペンチル、メタクリル酸１−エチル−２，３−ジメチルブチル、メタクリル酸１，２−ジエチルブチル、メタクリル酸１，２−ジエチルペンチル、メタクリル酸１，２−ジエチル−３−メチルブチル、メタクリル酸１−エチル−２−プロピルペンチル、メタクリル酸２−イソプロピル−１−エチルペンチル、メタクリル酸１−エチル−２−イソプロピル−３−メチルブチル、メタクリル酸１−プロピルブチル、
【０６２７】
メタクリル酸１−プロピルペンチル、メタクリル酸３−メチル−１−プロピルブチル、メタクリル酸１−イソプロピルブチル、メタクリル酸２−メチル−１−プロピルブチル、メタクリル酸２−メチル−１−プロピルペンチル、メタクリル酸２，３−ジメチル−１−プロピルブチル、メタクリル酸２−エチル−１−プロピルブチル、メタクリル酸２−エチル−１−プロピルペンチル、メタクリル酸２−エチル−３−メチル−１−プロピルブチル、メタクリル酸１，２−ジプロピルペンチル、メタクリル酸２−イソプロピル−１−プロピルペンチル、メタクリル酸２−イソプロピル−３−メチル−１−プロピルブチル、メタクリル酸１−イソプロピルペンチル、メタクリル酸１−イソプロピル−３−メチルブチル、メタクリル酸１−イソプロピル−２−メチルプロピル、メタクリル酸１−イソプロピル−２−メチルブチル、メタクリル酸１−イソプロピル−２−メチルペンチル、メタクリル酸１−イソプロピル−２，３−ジメチルブチル、メタクリル酸２−エチル−１−イソプロピルブチル、メタクリル酸２−エチル−１−イソプロピルペンチル、メタクリル酸２−ジエチル−１−イソプロピル−３−メチルブチル、メタクリル酸１−イソプロピル−２−プロピルペンチル、メタクリル酸１，２−ジイソプロピルペンチル、メタクリル酸１，２−イソプロピル−３−メチルブチル；
【０６２８】
メタクリル酸ｔ−ブチル、メタクリル酸１，１−ジメチルプロピル、メタクリル酸１−エチル−１−メチルプロピル、メタクリル酸１，１−ジエチルプロピル、メタクリル酸１，１−ジメチルブチル、メタクリル酸１−エチル−１−メチルブチル、メタクリル酸１，１−ジエチルブチル、メタクリル酸１−メチル−１−プロピルブチル、メタクリル酸１−エチル−１−プロピルブチル、メタクリル酸１，１−ジプロピルブチル、メタクリル酸１，１，２−トリメチルプロピル、メタクリル酸１−エチル−１，２−ジメチルプロピル、メタクリル酸１，１−ジエチル−２−メチルプロピル、メタクリル酸１−イソプロピル−１−メチルブチル、メタクリル酸１−エチル−１−イソプロピルブチル、メタクリル酸１−イソプロピル−１−プロピルブチル、メタクリル酸１−イソプロピル−１，２−ジメチルプロピル、メタクリル酸１，１−ジイソプロピルプロピル、メタクリル酸１，１−ジイソプロピルブチル、メタクリル酸１，１−ジイソプロピル−２−メチルプロピル；
【０６２９】
メタクリル酸４−メチルシクロヘキシル、メタクリル酸２−メチルシクロヘキシル、メタクリル酸４−イソプロピルシクロヘキシル、メタクリル酸２−イソプロピルシクロヘキシル、メタクリル酸４−ｔ−ブチルシクロヘキシル、メタクリル酸２−ｔ−ブチルシクロヘキシル；
【０６３０】
メタクリル酸２−ノルボルニル、メタクリル酸２−メチル−２−ノルボルニル、メタクリル酸２−エチル−２−ノルボルニル、メタクリル酸２−イソボルニル、メタクリル酸２−メチル−２−イソボルニル、メタクリル酸２−エチル−２−イソボルニル、メタクリル酸８−トリシクロ［５．２．１．０２，６］デカニル、メタクリル酸８−メチル−８−トリシクロ［５．２．１．０２，６］デカニル、メタクリル酸８−エチル−８−トリシクロ［５．２．１．０２，６］デカニル、メタクリル酸２−アダマンチル、メタクリル酸２−メチル−２−アダマンチル、メタクリル酸２−エチル−２−アダマンチル、メタクリル酸１−アダマンチル、メタクリル酸２−フェンキル、メタクリル酸２−メチル−２−フェンキル、メタクリル酸２−エチル−２−フェンキル、メタクリル酸デカリン−１−イル、メタクリル酸デカリン−２−イルなどが挙げられる。
【０６３１】
（共重合可能なモノマー）
共重合可能なモノマーとしては、Ｎ，Ｎ−ジメチル（メタ）アクリルアミド、Ｎ−メチロール（メタ）アクリルアミド等の（メタ）アクリルアミド類；（メタ）アクリル酸、クロトン酸、けい皮酸、ビニル安息香酸等の不飽和モノカルボン酸類；マレイン酸、フマル酸、イタコン酸、シトラコン酸、メサコン酸等の不飽和多価カルボン酸類；コハク酸モノ（２−アクリロイルオキシエチル）、コハク酸モノ（２−メタクリロイルオキシエチル）等の不飽和基とカルボキシ基の間が鎖延長されている不飽和モノカルボン酸類；無水マレイン酸、無水イタコン酸などの不飽和酸無水物類；スチレン、α−メチルスチレン、α−クロロスチレン、ｐ−ｔ−ブチルスチレン、ｐ−メチルスチレン、ｐ−クロロスチレン、ｏ−クロロスチレン、２，５−ジクロロスチレン、３，４−ジクロロスチレン、ビニルトルエン、メトキシスチレン等の芳香族ビニル類；メチルマレイミド、エチルマレイミド、イソプロピルマレイミド、シクロヘキシルマレイミド、フェニルマレイミド、ベンジルマレイミド、ナフチルマレイミドなどのＮ置換マレイミド類；１，３−ブタジエン、イソプレン、クロロプレン等の共役ジエン類；酢酸ビニル、プロピオン酸ビニル、酪酸ビニル、安息香酸ビニル等のビニルエステル類；メチルビニルエーテル、エチルビニルエーテル、プロピルビニルエーテル、ブチルビニルエーテル、２−エチルヘキシルビニルエーテル、ｎ−ノニルビニルエーテル、ラウリルビニルエーテル、シクロヘキシルビニルエーテル、メトキシエチルビニルエーテル、エトキシエチルビニルエーテル、メトキシエトキシエチルビニルエーテル、メトキシポリエチレングリコールビニルエーテル、２−ヒドロキシエチルビニルエーテル、４−ヒドロキシブチルビニルエーテル等のビニルエーテル類；Ｎ−ビニルピロリドン、Ｎ−ビニルカプロラクタム、Ｎ−ビニルイミダゾール、Ｎ−ビニルモルフォリン、Ｎ−ビニルアセトアミド等のＮ−ビニル化合物類；（メタ）アクリル酸イソシアナトエチル、アリルイソシアネート等の不飽和イソシアネート類；アクリロニトリル、メタクリロニトリルなどのシアン化ビニル類；などが挙げられる。
【０６３２】
（その他のアクリル樹脂）
下記一般式（Ｅ）で表され、平均分子量（Ｍｗ）が１０００〜３００００の範囲内であるアクリル樹脂は、本発明に係るアクリル樹脂との相溶性が高く、耐熱性を向上する観点から、併用することが好ましい。
【０６３３】
一般式（Ｅ）
−［ＣＨ２−Ｃ（−Ｒ１）（−ＣＯ２Ｒ２）］ｍ−［ＣＨ２−Ｃ（−Ｒ３）（−ＣＯ２Ｒ４−ＯＨ）−］ｎ
（式中、Ｒ１、Ｒ３、はＨ又はＣＨ３、Ｒ２、Ｒ４はＣＨ２又はＣ２Ｈ４又はＣ３Ｈ６、ｍ、ｎは繰り返し単位を表す）
本発明に用いられる一般式（Ｅ）で表される化合物は重量平均分子量が１０００〜３００００の範囲内であるから、オリゴマーから低分子量ポリマーの間にあると考えられるものである。
【０６３４】
一般式（Ｅ）で表される化合物は、下記エチレン性不飽和モノマーＸａの一種、及び下記エチレン性不飽和モノマーＸｂの一種とを共重合して得られたポリマーであることが好ましい。
【０６３５】
−（Ｘａ）ｍ−（Ｘｂ）ｎ−    （ｍ、ｎは繰り返し単位を表す）
一般式（Ｅ）で表される化合物を構成するモノマー単位としてのモノマーを下記に挙げるがこれに限定されない。
【０６３６】
エチレン性不飽和モノマーＸａは、例えば、アクリル酸メチル、アクリル酸エチル、アクリル酸プロピル（ｉ−、ｎ−）、アクリル酸ブチル（ｎ−、ｉ−、ｓ−、ｔ−）、アクリル酸ペンチル（ｎ−、ｉ−、ｓ−）、アクリル酸ヘキシル（ｎ−、ｉ−）、アクリル酸ヘプチル（ｎ−、ｉ−）、アクリル酸オクチル（ｎ−、ｉ−）、アクリル酸ノニル（ｎ−、ｉ−）、アクリル酸ミリスチル（ｎ−、ｉ−）、アクリル酸（２−エチルヘキシル）、アクリル酸（ε−カプロラクトン）、アクリル酸（２−エトキシエチル）等、又は上記アクリル酸エステルをメタクリル酸エステルに変えたものを挙げることができる。中でも、アクリル酸メチル、アクリル酸エチル、メタクリル酸メチル、メタクリル酸エチル、メタクリル酸プロピル（ｉ−、ｎ−）であることが好ましい。
【０６３７】
エチレン性不飽和モノマーＸｂは、アクリル酸又はメタクリル酸エステルが好ましく、例えば、アクリル酸（２−ヒドロキシエチル）、アクリル酸（２−ヒドロキシプロピル）、アクリル酸（３−ヒドロキシプロピル）、アクリル酸（４−ヒドロキシブチル）、アクリル酸（２−ヒドロキシブチル）、又はこれらアクリル酸をメタクリル酸に置き換えたものを挙げることができ、好ましくは、アクリル酸（２−ヒドロキシエチル）及びメタクリル酸（２−ヒドロキシエチル）、アクリル酸（２−ヒドロキシプロピル）、アクリル酸（３−ヒドロキシプロピル）である。
【０６３８】
Ｘａ、Ｘｂのモル組成比ｍ：ｎは９９：１〜６５：３５の範囲が好ましく、さらに好ましくは９５：５〜７５：２５の範囲である。
【０６３９】
Ｘａのモル組成比が多いと環状ポリオレフィン系樹脂との相溶性が良化するが、フィルムの耐熱性が低下する。Ｘｂのモル組成比が多いと上記相溶性が悪くなる。また、Ｘｂのモル組成比が上記範囲を超えると製膜時にヘイズが出る傾向があり、これらの最適化を図りＸａ、Ｘｂのモル組成比を決めることが好ましい。
【０６４０】
一般式（Ｅ）で表される化合物の重量平均分子量は１０００〜３００００範囲内であり、より好ましくは８０００〜２５０００である。
【０６４１】
重量平均分子量を１０００以上３００００以下とすることにより、蒸発や揮発することなく樹脂との相溶性がより向上し好ましい。
【０６４２】
重量平均分子量の測定方法は下記方法によることができる。
【０６４３】
（重量平均分子量測定方法）
重量平均分子量Ｍｗは、ゲルパーミエーションクロマトグラフィーを用いて測定した。測定条件は以下のとおりである。
【０６４４】
溶媒：  メチレンクロライド
カラム：  Ｓｈｏｄｅｘ  Ｋ８０６、Ｋ８０５、Ｋ８０３Ｇ（昭和電工（株）製を３本接続して使用した）
カラム温度：２５℃
試料濃度：  ０．１質量％
検出器：  ＲＩ  Ｍｏｄｅｌ  ５０４（ＧＬサイエンス社製）
ポンプ：  Ｌ６０００（（株）日立製作所製）
流量：  １．０ｍｌ／ｍｉｎ
校正曲線：  標準ポリスチレンＳＴＫ  ｓｔａｎｄａｒｄ  ポリスチレン（東ソー（株）
製）Ｍｗ＝５００〜１００００００迄の１３サンプルによる校正曲線を使用した。１３サンプルは、ほぼ等間隔に用いる。
【０６４５】
一般式（Ｅ）で表される化合物を合成するには、通常の重合では分子量のコントロールが難しく、分子量を余り大きくしない方法でできるだけ分子量を揃えることのできる方法を用いることが望ましい。かかる重合方法としては、クメンペルオキシドやｔ−ブチルヒドロペルオキシドのような過酸化物重合開始剤を使用する方法、重合開始剤を通常の重合より多量に使用する方法、重合開始剤の他にメルカプト化合物や四塩化炭素等の連鎖移動剤を使用する方法、重合開始剤の他にベンゾキノンやジニトロベンゼンのような重合停止剤を使用する方法、さらに特開２０００−１２８９１１号公報又は同２０００−３４４８２３号公報にあるような一つのチオール基と２級のヒドロキシ基とを有する化合物、又は、該化合物と有機金属化合物を併用した重合触媒を用いて塊状重合する方法等を挙げることができ、いずれも本発明において好ましく用いられるが、特に、分子中にチオール基と２級のヒドロキシ基とを有する化合物を連鎖移動剤として使用する重合方法が好ましい。
【０６４６】
この場合、一般式（Ｅ）で表される化合物の末端には、重合触媒及び連鎖移動剤に起因するヒドロキシ基、チオエーテルを有することとなる。この末端残基により、一般式（Ｅ）で表される化合物と脂環式構造を有する重合体樹脂との相溶性を調整することができる。
【０６４７】
また、重合温度は通常室温から１３０℃、好ましくは５０〜１００℃で行われるが、この温度又は重合反応時間を調整することで分子量のコントロールが可能である。
【０６４８】
また、一般式（Ｅ）で表される化合物のヒドロキシ基価は３０〜１５０［ｍｇＫＯＨ／ｇ］であることが好ましい。
【０６４９】
（ヒドロキシ価の測定方法）
この測定は、ＪＩＳ  Ｋ  ００７０（１９９２）に準ずる。このヒドロキシ価は、試料１ｇをアセチル化させたとき、ヒドロキシ基と結合した酢酸を中和するのに必要とする水酸化カリウムのｍｇ数と定義される。具体的には試料Ｘｇ（約１ｇ）をフラスコに精秤し、これにアセチル化試薬（無水酢酸２０ｍｌにピリジンを加えて４００ｍｌにしたもの）２０ｍｌを正確に加える。フラスコの口に空気冷却管を装着し、９５〜１００℃のグリセリン浴にて加熱する。
【０６５０】
１時間３０分後、冷却し、空気冷却管から精製水１ｍｌを加え、無水酢酸を酢酸に分解する。次に電位差滴定装置を用いて０．５ｍｏｌ／Ｌ水酸化カリウムエタノール溶液で滴定を行い、得られた滴定曲線の変曲点を終点とする。さらに空試験として、試料を入れないで滴定し、滴定曲線の変曲点を求める。
【０６５１】
ヒドロキシ価は、次の式によって算出する。
【０６５２】
ヒドロキシ価＝｛（Ｂ−Ｃ）×ｆ×２８．０５／Ｘ｝＋Ｄ
（式中、Ｂは空試験に用いた０．５ｍｏｌ／Ｌの水酸化カリウムエタノール溶液の量（ｍｌ）、Ｃは滴定に用いた０．５ｍｏｌ／Ｌの水酸化カリウムエタノール溶液の量（ｍｌ）、ｆは０．５ｍｏｌ／Ｌ水酸化カリウムエタノール溶液のファクター、Ｄは酸価、また、２８．０５は水酸化カリウムの１ｍｏｌ量５６．１１の１／２を表す）
一般式（Ｅ）で表される化合物は、環状ポリオレフィン系樹脂中に０．１〜３０質量％含有させることが必要であり、好ましくは１〜２５質量％、より好ましくは３〜２０質量％、特に好ましくは５〜１５質量％である。
【０６５３】
（アクリル樹脂の製造方法）
本発明に係るアクリル樹脂を製造する方法としては、例えばキャスト重合、塊状重合、懸濁重合、溶液重合、乳化重合、アニオン重合等の一般に行われている重合方法を用いることができる。中でも、光学用途としては不都合な微小異物の混入を低減することが可能であるため、懸濁剤や乳化剤を用いない塊状重合や溶液重合が好ましい。
【０６５４】
《溶液重合》
溶液重合を行う場合には、単量体の混合物をトルエン、エチルベンゼン等の芳香族炭化水素の溶媒に溶解して調製した溶液を用いることができる。塊状重合により重合させる場合には、通常行われるように加熱により生じる遊離ラジカルや電離性放射線照射により重合を開始させることができる。
【０６５５】
重合反応に用いられる開始剤としては、ラジカル重合において用いられる任意の開始剤を使用することができ、例えば、アゾビスイソブチルニトリル等のアゾ化合物；ベンゾイルパーオキサイド、ラウロイルパーオキサイド、ｔ−ブチルパーオキシ−２−エチルヘキサノエート等の有機過酸化物を用いることができる。
【０６５６】
特に、９０℃以上の高温下で重合を行う場合には、溶液重合が一般的であるので、１０時間半減期温度が８０℃以上で、かつ用いる有機溶媒に可溶である過酸化物、アゾビス開始剤などが好ましい。具体的には、１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−アゾビス（１−シクロヘキサンカルボニトリル）、２−（カルバモイルアゾ）イソブチロニトリル等を挙げることができる。これらの開始剤は、例えば、全体のモノマー１００質量％に対して、０．００５〜５質量％の範囲で用いることが好ましい。
【０６５７】
重合反応において、必要に応じて用いられる分子量調節剤としては、ラジカル重合において一般に用いられる任意のものが使用でき、例えば、ブチルメルカプタン、オクチルメルカプタン、ドデシルメルカプタン、チオグリコール酸２−エチルヘキシル等のメルカプタン化合物が特に好ましいものとして挙げられる。これらの分子量調節剤は、アクリル樹脂の分子量が、上記の好ましい範囲内に制御されるような濃度範囲で添加する。
【０６５８】
《塊状重合》
塊状重合は、例えば、単量体成分及び重合開始剤等を反応容器の中に連続的に供給しながら、反応容器内に所定時間滞留させて得られる部分重合体を連続的に抜き出すことにより行われ、高い生産性で共重合体を製造することができる。  
【０６５９】
単量体成分を重合する際に用いられる重合開始剤は、特に制限されるものでなく、例えば、アゾビスイソブチロニトリル等のアゾ化合物、１，１−ジ（ｔｅｒｔ−ブチルパーオキシ）シクロヘキサン、ベンゾイルパーオキシド、ｐ−クロロベンゾイルパーオキシド、ジイソプロピルパーオキシカーボネート、ジ−２−エチルヘキシルパーオキシカーボネート、ｔ−ブチルパーオキシピバレート、ｔ−ブチルパーオキシ（２−エチルヘキサノエート）等の過酸化物など、公知のラジカル重合開始剤を用いることができる。重合開始剤は、１種のみを用いてもよいし、２種以上組み合わせて用いてもよい。  また、その使用量は混合物の総量に対して通常０．０１〜５質量％である。熱重合における加熱温度は通常４０〜２００℃であり、加熱時間は通常３０分〜８時間程度である。
【０６６０】
単量体成分を重合する際には、必要に応じて、連鎖移動剤を用いることができる。連鎖移動剤は特に制限されないが、例えば、ｎ−ブチルメルカプタン、ｎ−オクチルメルカプタン、ｎ−ドデシルメルカプタン、２−エチルヘキシルチオグリコレート等のメルカプタン類などが、好適なものとして挙げられる。連鎖移動剤も、１種のみを用いてもよいし、２種以上組み合わせて用いてもよい。
【０６６１】
《懸濁重合》
懸濁重合の場合、通常の懸濁重合に使用されるものを用いることができ、有機過酸化物、アゾ化合物を挙げることができる。
また、懸濁安定剤としては通常用いられる公知のものを使用することができ、有機コロイド性高分子物質、無機コロイド性高分子物質、無機微粒子及びこれらと界面活性剤との組み合わせを挙げることができる。
【０６６２】
単量体混合物を重合させるための水性媒体としては、水、又は水とアルコール（例えば、メタノール、エタノール）のような水溶性溶媒との混合媒体が挙げられる。水性媒体の使用量は、架橋樹脂粒子の安定化を図るために、通常、単量体混合物１００質量部に対して、１００〜１０００質量部である。
また、水系での乳化粒子の発生を抑えるために、亜硝酸塩類、亜硫酸塩類、ハイドロキノン類、アスコルビン酸類、水溶性ビタミンＢ類、クエン酸、ポリフェノール類等の水溶性の重合禁止剤を用いてもよい。
【０６６３】
さらに必要に応じて他の懸濁安定剤を添加してもよい。例えば、リン酸カルシウム、リン酸マグネシウム、リン酸アルミニウム、リン酸亜鉛等のリン酸塩、ピロリン酸カルシウム、ピロリン酸マグネシウム、ピロリン酸アルミニウム、ピロリン酸亜鉛等のピロリン酸塩、炭酸カルシウム、炭酸マグネシウム、水酸化カルシウム、水酸化マグネシウム、水酸化アルミニウム、メタケイ酸カルシウム、硫酸カルシウム、硫酸バリウム等の難水溶性無機化合物、ポリビニルアルコールの分散安定剤等が挙げられる。
【０６６４】
また、上記懸濁安定剤と、アニオン性界面活性剤、カチオン性界面活性剤、両性イオン性界面活性剤、ノニオン性界面活性剤等の界面活性剤とを併用することも可能である。
【０６６５】
アニオン性界面活性剤としては、例えば、オレイン酸ナトリウム、ヒマシ油カリ等の脂肪酸油、ラウリル硫酸ナトリウム、ラウリル硫酸アンモニウム等のアルキル硫酸エステル塩、ドデシルベンゼンスルホン酸ナトリウム等のアルキルベンゼンスルホン酸塩、アルキルスルホン酸塩、アルキルナフタレンスルホン酸塩、アルカンスルホン酸塩、コハクスルホン酸塩、ジアルキルスルホコハク酸塩、アルキルリン酸エステル塩、ナフタレンスルホン酸ホルマリン縮合物、ポリオキシエチレンアルキルフェニルエーテル硫酸エステル塩、ポリオキシエチレンアルキル硫酸エステル塩等が挙げられる。
【０６６６】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシソルビタン脂肪酸エステル、ポリオキシエチレンアルキルアミン、グリセリン脂肪酸エステル、オキシエチレン−オキシプロピレンブロックポリマー等が挙げられる。
【０６６７】
カチオン性界面活性剤としては、例えば、ラウリルアミンアセテート、ステアリルアミンアセテート等のアルキルアミン塩、ラウリルトリメチルアンモニウムクロライド等の第四級アンモニウム塩等が挙げられる。
【０６６８】
両性イオン界面活性剤としては、ラウリルジメチルアミンオキサイドや、リン酸エステル系又は亜リン酸エステル系界面活性剤が挙げられる。  
【０６６９】
これら懸濁安定剤や界面活性剤は、単独で又は２種以上を組み合わせて用いてもよいが、得られる粒子の径と重合時の分散安定性を考慮して、懸濁安定剤の選択や使用量を適宜調整して使用される。通常、懸濁安定剤の添加量は、単量体混合物１００質量部に対して、０．５〜１５質量部であり、界面活性剤の添加量は、水性媒体１００質量部に対して０．００１〜１０質量部である。
【０６７０】
このようにして調製された水性媒体に単量体混合物を添加して、重合を行う。
【０６７１】
単量体混合物の分散方法として、例えば、水性媒体中に単量体混合物を直接添加し、プロペラ翼等の撹拌力によりモノマー滴として水性媒体に分散させる方法、ローターとステーターから構成される高せん断力を利用する分散機であるホモミキサー、又は超音波分散機等を用いて分散させる方法等が挙げられる。
次いで、単量体混合物が球状滴として分散された水性懸濁液を、加熱することにより重合を開始させる。重合反応中は、水性懸濁液を撹拌するのが好ましく、その撹拌は例えば、球状滴の浮上や重合後の粒子の沈降を防止できる程度に緩く行えばよい。
【０６７２】
重合温度は３０〜１００℃程度にするのが好ましく、さらに好ましくは、４０〜８０℃程度である。そしてこの重合温度を保持する時間としては、０．１〜２０時間程度が好ましい。
【０６７３】
重合後、粒子を吸引ろ過、遠心脱水、遠心分離、加圧脱水等の方法により含水ケーキとして分離し、さらに、得られた含水ケーキを水洗し、乾燥して目的の粒子を得ることができる。ここで、粒子の平均粒子径の調整は、単量体混合物と水との混合条件、懸濁安定剤や界面活性剤等の添加量及び上記撹拌機の撹拌条件、分散条件を調整することで可能である。
【０６７４】
（アクリル樹脂中の添加剤）
本発明に係るアクリル樹脂フィルムの原料となるアクリル樹脂中には各種添加剤を含有してもよい。モノマーの保存性、重合反応の制御、樹脂の保存性を高めるなどの目的で以降に説明する各種添加剤が通常含有されることが好ましい。
【０６７５】
《重合開始剤》
重合開始剤としては、前記した溶液重合、塊状重合及び懸濁重合で説明したとおり、通常使用されるものを用いることができ、過酸化物系重合開始剤又はアゾ系重合開始剤が挙げられる。
具体的には、過酸化ベンゾイル、過酸化ラウロイル、過酸化オクタノイル、オルソクロロ過酸化ベンゾイル、オルソメトキシ過酸化ベンゾイル、メチルエチルケトンパーオキサイド、ジイソプロピルパーオキシジカーボネート、キュメンハイドロパーオキサイド、シクロヘキサノンパーオキサイド、ｔ−ブチルハイドロパーオキサイド、ジイソプロピルベンゼンハイドロパーオキサイド等の過酸化物系重合開始剤、アソビスバレロニトリル、２，２’−アゾビスイソブチロニトリル、２，２’−アゾビス（２，４−ジメチルバレロニトリル）、２，２’−アゾビス（２，３−ジメチルブチロニトリル）、２，２’−アゾビス（２−メチルブチロニトリル）、２，２’−アゾビス（２，３，３−トリメチルブチロニトリル）、２，２’−アゾビス（２−イソプロピルブチロニトリル）、１，１’−アゾビス（シクロヘキサン−１−カルボニトリル）、２，２’−アゾビス（４−メトキシ−２，４−ジメチルバレロニトリル、（２−カルバモイルアゾ）イソブチロニトリル、４，４’−アゾビス（４−シアノバレリン酸）、ジメチル−２，２’−アゾビスイソブチレート等のアゾ系開始剤が挙げられる。
【０６７６】
この中でも、２，２’−アゾビスイソブチロニトリル、２，２’−アゾビス（２，４−ジメチルバレロニトリル）、過酸化ベンゾイル、過酸化ラウロイル等が、重合開始剤の分解速度等の点で好ましい。
重合開始剤は、単量体混合物１００質量部に対して、０．０１〜１０質量部用いるのが好ましく、さらに好ましくは０．０１〜５質量部である。重合開始剤が０．０１質量部未満では、重合開始の機能を果たし難く、また、１０質量部を超えて用いる場合は、コスト的に不経済であるため好ましくない。
【０６７７】
《連鎖移動剤》
連鎖移動剤としては、例えばｎ−オクチルメルカプタン、ｎ−ドデシルメルカプタン、ｔｅｒｔ−ドデシルメルカプタン、１，４−ブタンジチオール、１，６−ヘキサンジチオール、エチレングリコールビスチオプロピオネート、ブタンジオールビスチオグリコレート、ブタンジオールビスチオプロピオネート、ヘキサンジオールビスチオグリコレート、ヘキサンジオールビスチオプロピオネート、トリメチロールプロパントリス−（β−チオプロピオネート）、ペンタエリスリトールテトラキスチオプロピオネート等のアルキルメルカプタン類等が挙げられる。これらのうちｎ−オクチルメルカプタン、ｎ−ドデシルメルカプタン等の単官能アルキルメルカプタンが好ましい。これら連鎖移動剤は１種単独で又は２種以上を組み合わせて用いることができる。
【０６７８】
連鎖移動剤の使用量は、単量体混合物１００質量部に対して、好ましくは０．１〜１質量部の範囲であり、より好ましくは０．１５〜０．８質量部の範囲であり、さらに好ましくは０．２〜０．６質量部の範囲であり、特に好ましくは０．２〜０．５質量部の範囲である。また、連鎖移動剤の使用量は、重合開始剤１００質量部に対して、好ましくは２５００〜７０００質量部の範囲であり、より好ましくは３５００〜４５００質量部の範囲であり、さらに好ましくは３８００〜４３００質量部の範囲である。
【０６７９】
（重量平均分子量（Ｍｗ））
本発明に係るアクリル樹脂の重量平均分子量は、３０万〜４００万の範囲内である。
前記重量平均分子量は、以下のようにして求めることができる。
本発明に係るアクリル樹脂の重量平均分子量（Ｍｗ）は、ゲルパーミエーションクロマトグラフィー（ＧＰＣ）を用い、以下の測定条件に従って、ポリスチレン換算により求める。
測定システム：東ソー社製「ＧＰＣシステムＨＬＣ−８２２０」
展開溶媒：クロロホルム（和光純薬工業製；特級）
溶媒流量：０．６ｍＬ／分
標準試料：ＴＳＫ標準ポリスチレン（東ソー製「ＰＳ−オリゴマーキット」）
測定側カラム構成：東ソー社製「ＴＳＫ−ＧＥＬ  ｓｕｐｅｒ  ＨＺＭ−Ｍ  ６．０ｘ１５０」２本直列接続、東ソー社製「ＴＳＫ−ＧＥＬ  ｓｕｐｅｒ  ＨＺ−Ｌ  ４．６ｘ３５」１本
リファレンス側カラム構成：東ソー社製「ＴＳＫ−ＧＥＬ  ＳｕｐｅｒＨ−ＲＣ  ６．０ｘ１５０」２本直列接続
カラム温度：４０℃
【０６８０】
（重量平均分子量及び分子量分布の調整方法）
アクリル樹脂の重量平均分子量は、主に、後述する連鎖移動剤の量を調整することによって調整することができる。また、重合温度や重合反応時間を調整することによっても調整することが可能である。
分子量分布も同様に、連鎖移動剤の量、重合温度及び重合反応時間によって調整することが可能である。分子量分布を極端に狭くする方法としてはリビングラジカル重合（特許３８４５１０９号公報、同４１０７９９６号公報に例示。）が知られている。また、分子量分布を広くする方法としては、異なる分子量の樹脂どうしをブレンドすることが簡便である。
重量平均分子量（Ｍｗ）及び分子量分布（Ｍｗ／Ｍｎ）はゲルパーミエーションクロマトグラフィー（ＧＰＣ）を用いて測定することができる。
【０６８１】
（残存モノマー）
アクリル樹脂の合成段階において、未反応のモノマー成分が残存モノマーとしてアクリル樹脂中に含まれる。残存モノマー量を低減する方法としては、反応効率を上げて未反応モノマーを低減することが基本であるが、後から残存モノマーを除去する方法もある。
一般的には、高温の押出機にて押出する途中でベントによる脱揮をすることが実施されるが、これに限らずオーブン中で加熱する方法、適当な溶媒を選択してアクリル樹脂を洗浄・乾燥する方法などが考えられる。
アクリル樹脂中の残存モノマーの量としては０．０１〜１質量％の範囲が好ましく、０．０１〜０．１質量％の範囲がさらに好ましい。
【０６８２】
（ガラス転移温度）
本発明に係るアクリル樹脂のＴｇ（ガラス転移温度）は、１２０〜１８０℃の範囲内であることを特徴とする。
昨今の光学フィルムの高耐久化要請により、１００℃を超える温度（例えば１０５℃）での耐久性が試験されるようになっており、このため本発明に係るアクリル樹脂のＴｇは１２０℃以上であることが必要である。なお、代表的なアクリル樹脂であるポリメタクリル酸メチルのＴｇは１０５〜１１５℃であり、本発明には適さない。
【０６８３】
（ガラス転移温度の調製方法）
従来からアクリル樹脂のＴｇを挙げるための取り組みがなされており、その具体例を以下に示す。その多くは、ポリマー主鎖の自由回転を規制するために、主鎖に部分的に環状構造を導入したものである。
【０６８４】
（公知の高Ｔｇアクリル樹脂）
《ラクトン環系》
ラクトン環構造が重合体の分子鎖中（重合体の主骨格中は主鎖中ともいう。）に形成されることにより、共重合体であるアクリル樹脂に高い耐熱性が付与され、かつ、ガラス転移温度（Ｔｇ）も高くなるため好ましい。また、耐熱性向上及びフィルム製造時の泡やシルバーストリーク抑制の観点から、ラクトン環構造を導く環化縮合反応の反応率は十分に高いことが好ましい。
【０６８５】
本発明においてアクリル樹脂との共重合に用いられるラクトン環単位としては、特に制限はないが、特開２００７−２９７６１５号、特開２００７−６３５４１号、特開２００７−７０６０７号、特開２００７−１０００４４号、特開２００７−２５４７２６号、特開２００７−２５４７２７号、特開２００７−２６１２６５号、特開２００７−２９３２７２号、特開２００７−２９７６１９号、特開２００７−３１６３６６号、特開２００８−９３７８号、特開２００８−７６７６４号等の各公報に記載のものを挙げることができる。なお、これらは本発明を限定するものではなく、これらは単独で又は二種以上組み合わせて使用できる。
【０６８６】
主鎖中のラクトン環単位の構造は、４〜８員環であることが好ましく、構造の安定性から５〜６員環であることがより好ましく、６員環であることが特に好ましい。主鎖中のラクトン環単位の構造が６員環である場合、下記一般式（２）で表される構造や特開２００４−１６８８８２号公報で表される構造などが挙げられるが、主鎖にラクトン環単位の構造を導入する前の重合体を合成する上において重合収率が高い点や、ラクトン環構造の含有割合の高い重合体を高い重合収率で得易い点や、メタクリル酸メチルなどの（メタ）アクリル酸エステルとの共重合性がよい点で、下記一般式（２）で表される構造であることが特に好ましい。
【０６８７】
【化１】
2020149206.tif 000003
【０６８８】
前記一般式（２）中、Ｒ１１〜Ｒ１３は、それぞれ独立に、水素原子又は炭素数１〜２０の有機残基を表す。
【０６８９】
前記有機残基は、炭素数が１〜２０の範囲内であれば特には限定されないが、例えば、直鎖又は分岐状のアルキル基、直鎖又は分岐状のアルキレン基、アリール基、−ＯＡｃ基、−ＣＮ基などが挙げられる。また、有機残基は酸素原子を含んでいてもよい。
前記Ｒ１１〜Ｒ１３の炭素数は１〜１０であることが好ましく、１〜５であることがより好ましい。
【０６９０】
ラクトン環単位含有アクリル樹脂の製造方法については、特に限定はされないが、好ましくは、重合工程によって分子鎖中にヒドロキシ基とエステル基とを有する重合体を得た後に、得られた重合体を加熱処理することによりラクトン環構造を重合体に導入するラクトン環化縮合工程を行うことによってラクトン環含有重合体を得ることができる。
【０６９１】
《無水マレイン酸系》
無水マレイン酸構造が重合体の分子鎖中（重合体の主骨格中）に形成されることにより、共重合体であるアクリル樹脂に高い耐熱性が付与され、かつ、ガラス転移温度（Ｔｇ）も高くなるため好ましい。
【０６９２】
前記アクリル樹脂との共重合に用いられる前記無水マレイン酸単位としては、特に制限はないが、特開２００７−１１３１０９号、特開２００３−２９２７１４号、特開平６−２７９５４６号、特開２００７−５１２３３号、特開２００１−２７０９０５号、特開２００２−１６７６９４号、特開２０００−３０２９８８号、特開２００７−１１３１１０号、特開２００７−１１５６５号の各公報に記載のものや、マレイン酸変性樹脂を挙げることができる。なお、これらは本発明を限定するものではない。
この中でも、特開２００７−１１３１０９号公報に記載の樹脂及びマレイン酸変性ＭＡＳ樹脂（メタクリル酸メチル−アクリロニトリル−スチレン共重合体、例えば旭化成ケミカルズ（株）製デルペット９８０Ｎ）を好ましく使用することができる。なお、これらは本発明を限定するものではなく、これらは単独で又は二種以上組み合わせて使用できる。また、無水マレイン酸単位を含むアクリル樹脂を製造する方法は特に制限がなく公知の方法を用いることができる。
【０６９３】
前記マレイン酸変性樹脂としては、得られるポリマー中に無水マレイン酸単位が含まれるものであれば制限はなく、例えば、（無水）マレイン酸変性ＭＳ樹脂、（無水）マレイン酸変性ＭＡＳ樹脂（メタクリル酸メチル−アクリロニトリル−スチレン共重合体）、（無水）マレイン酸変性ＭＢＳ樹脂、（無水）マレイン酸変性ＡＳ樹脂、（無水）マレイン酸変性ＡＡ樹脂、（無水）マレイン酸変性ＡＢＳ樹脂、エチレン−無水マレイン酸共重合体、エチレン−（メタ）アクリル酸−無水マレイン酸共重合体、無水マレイン酸グラフトポリプロピレンなどが挙げられる。
前記無水マレイン酸単位は、下記一般式（３）で表される構造である。
【０６９４】
【化２】
2020149206.tif 000004
【０６９５】
前記一般式（３）中、Ｒ２１及びＲ２２は、それぞれ独立に、水素原子又は炭素数１〜２０の有機残基を表す。
前記有機残基は、炭素数が１〜２０の範囲内であれば特には限定されないが、例えば、直鎖又は分岐状のアルキル基、直鎖又は分岐状のアルキレン基、アリール基、−ＯＡｃ基、−ＣＮ基などが挙げられる。また、有機残基は酸素原子を含んでいてもよい。      
前記Ｒ２１及びＲ２２の炭素数は１〜１０であることが好ましく、１〜５であることがより好ましい。
【０６９６】
前記Ｒ２１及びＲ２２がそれぞれ水素原子を表す場合は、固有複屈折の調整の観点から、さらにその他の共重合成分を含むことも好ましい。このような３元系以上の耐熱性アクリル樹脂として、例えば、メタクリル酸メチル−無水マレイン酸−スチレン共重合体を好ましく用いることができる。
【０６９７】
《無水グルタル酸系》
グルタル酸無水物構造が重合体の分子鎖中（重合体の主骨格中）に形成されることにより、共重合体であるアクリル樹脂に高い耐熱性が付与され、かつ、ガラス転移温度（Ｔｇ）も高くなるため好ましい。
本発明においてアクリル樹脂との共重合に用いられる前記無水マレイン酸単位としては、特に制限はないが、特開２００６−２４１２６３号、特開２００４−７０２９０号、特開２００４−７０２９６号、特開２００４−１２６５４６号、特開２００４−１６３９２４号、特開２００４−２９１３０２号、特開２００４−２９２８１２号、特開２００５−３１４５３４号、特開２００５−３２６６１３号、特開２００５−３３１７２８号、特開２００６−１３１８９８号、特開２００６−１３４８７２号、特開２００６−２０６８８１号、特開２００６−２４１１９７号、特開２００６−２８３０１３号、特開２００７−１１８２６６号、特開２００７−１７６９８２号、特開２００７−１７８５０４号、特開２００７−１９７７０３号、特開２００８−７４９１８号、ＷＯ２００５／１０５９１８等の各公報に記載のものを使用できる。
この中で、より好ましいのが特開２００８−７４９１８号公報に記載のものである。なお、これらは本発明を限定するものではなく、これらは単独で又は二種以上組み合わせて使用できる。
【０６９８】
前記グルタル酸無水物単位は、下記一般式（４）で表される構造である。
【０６９９】
【化３】
2020149206.tif 000005
【０７００】
前記一般式（４）中、Ｒ３１及びＲ３２は、同一又は相異なる水素原子又は炭素数１〜５のアルキル基を表す。
前記Ｒ３１及びＲ３２の炭素数は１〜１０であることが好ましく、１〜５であることがより好ましい。
【０７０１】
このようなグルタル酸無水物単位を含むアクリル樹脂は、グルタル酸無水物単位を与える不飽和カルボン酸単量体と不飽和カルボン酸アルキルエステル単量体とを共重合体とした後、該共重合体を適当な触媒の存在下あるいは非存在下で加熱し、脱アルコール及び／又は脱水による分子内環化反応を行わせることにより製造することができる。
【０７０２】
《グルタルイミド系》
環構造としてグルタルイミドを有するアクリル系樹脂は、下記一般式（１ａ）で表されるグルタルイミド単位を含有する樹脂である。
【０７０３】
【化４】
2020149206.tif 000006
【０７０４】
（ここで、Ｒ１及びＲ２はそれぞれ独立に、水素又は炭素数１〜８のアルキル基を示し、Ｒ３は炭素数１〜１８のアルキル基、炭素数３〜１２のシクロアルキル基又は炭素数６〜１０のアリール基を示す。）
【０７０５】
グルタルイミドを有するアクリル系樹脂の製造方法は特に制限されず、公知の方法を適用可能である。具体的には、ポリメタクリル酸メチルやメタクリル酸メチル−スチレン共重合体などを原料として使用し、イミド化剤と処理するイミド化工程、さらに必要に応じてエステル化剤と処理するエステル化工程を行い、グルタルイミドを有するアクリル系樹脂を製造することができる。
【０７０６】
イミド化剤は、前記一般式（１ａ）で表されるグルタルイミドを生成できるものであれば特に制限されず、ＷＯ２００５／０５４３１１記載の化合物等が挙げられる。これらのイミド化剤のうち、コスト、物性の両面からメチルアミン、アンモニア、シクロヘキシルアミン、アニリンを用いることが好ましく、メチルアミンを用いることが特に好ましい。
【０７０７】
常温にてガス状のメチルアミンなどは、メタノールなどのアルコール類に溶解させた状態で使用してもよい。
このイミド化工程において、上記イミド化剤の添加割合を調整することにより、得られるアクリル系樹脂におけるグルタルイミド単位及び（メタ）アクリル酸エステル単位の割合を調整することができる。
【０７０８】
イミド化工程の具体例としては、例えば、特開２００８−２７３１４０号公報、特開２００８−２７４１８７号公報記載の方法など公知の方法を挙げることができる。
【０７０９】
《マレイミド系》
マレイミド系構造が重合体の分子鎖中（重合体の主骨格中）に形成されることにより、共重合体であるアクリル樹脂に高い耐熱性が付与され、かつ、ガラス転移温度（Ｔｇ）も高くなるため好ましい。マレイミド系構造単位としては、下記一般式（２ａ）で示される単量体が好適に用いられる。
【０７１０】
【化５】
2020149206.tif 000007
【０７１１】
前記一般式（２ａ）中のＲ３は、水素原子、炭素数が１〜１２のアルキル基、炭素数が１〜１２のアルコキシ基、炭素数が６〜１２のアリール基からなる群より選択されるいずれかを表し、炭素原子上に置換基を有していてもよい。
【０７１２】
マレイミド系構造単位を形成するための単量体としては、特に限定されるものではないが、例えば、マレイミド、Ｎ−メチルマレイミド、Ｎ−エチルマレイミド、Ｎ−シクロヘキシルマレイミド；Ｎ−フェニルマレイミド、Ｎ−メチルフェニルマレイミド、Ｎ−エチルフェニルマレイミド、Ｎ−ブチルフェニルマレイミド、Ｎ−ジメチルフェニルマレイミド、Ｎ−ヒドロキシフェニルマレイミド、Ｎ−メトキシフェニルマレイミド、Ｎ−（ｏ−クロロフェニル）マレイミド、Ｎ−（ｍ−クロロフェニル）マレイミド、Ｎ−（ｐ−クロロフェニル）マレイミド等のＮ−アリール基置換マレイミドが挙げられる。
【０７１３】
耐熱性付与、耐湿熱性の観点から、好ましくは、Ｎ−シクロヘキシルマレイミド、Ｎ−フェニルマレイミド、Ｎ−メチルフェニルマレイミド、Ｎ−（ｏ−クロロフェニル）マレイミド、Ｎ−（ｍ−クロロフェニル）マレイミド、Ｎ−（ｐ−クロロフェニル）マレイミが挙げられ、入手のしやすさ、耐熱性付与の観点から、より好ましくはＮ−シクロヘキシルマレイミド、Ｎ−フェニルマレイミドが挙げられ、さらに好ましくはＮ−フェニルマレイミドである。
【０７１４】
《スチレン共重合体の水素化物》
スチレン共重合体の水素化物が、重合体の分子鎖中（重合体の主骨格中）に形成されることにより、アクリル樹脂に高い耐熱性が付与され、かつ、ガラス転移温度（Ｔｇ）も高くなるため好ましい。
本発明に係るスチレン共重合体の水素化物は、（メタ）アクリル酸エステルモノマーと芳香族ビニルモノマーを重合して熱可塑性樹脂（Ｂ０）を得た後に、該熱可塑性樹脂（Ｂ０）における芳香族ビニルモノマー由来の構成単位中の芳香族二重結合の７０％以上を水素化して得られる。
【０７１５】
上記水素化反応に用いられる溶媒は、例えば、シクロヘキサン、メチルシクロヘキサンなどの炭化水素系溶媒、酢酸エチル、イソ酪酸メチルなどのエステル系溶媒、アセトン、メチルエチルケトンなどのケトン系溶媒、テトラヒドロフラン、ジオキサンなどのエーテル系溶媒、メタノール、イソプロパノールなどのアルコール系溶媒などを挙げることができる。
【０７１６】
水素化の方法は特に限定されず、公知の方法を用いることができる。例えば、水素圧力３〜３０ＭＰａ、反応温度６０〜２５０℃でバッチ式又は連続流通式で行うことができる。温度を６０℃以上とすることにより反応時間がかかり過ぎることがなく、また２５０℃以下とすることにより分子鎖の切断やエステル部位の水素化を起こすことが少ない。
【０７１７】
水素化反応に用いられる触媒としては、例えば、ニッケル、パラジウム、白金、コバルト、ルテニウム、ロジウムなどの金属又はそれら金属の酸化物又は塩又は錯体化合物を、カーボン、アルミナ、シリカ、シリカ・アルミナ、珪藻土などの多孔性担体に担持した固体触媒などが挙げられる。
【０７１８】
スチレン共重合体の水素化物は、前記熱可塑性樹脂（Ｂ０）において、芳香族ビニルモノマー由来の構成単位中の芳香族二重結合の７０％以上を水素化して得られたものである。すなわち、芳香族ビニルモノマー由来の構成単位中に残存する芳香族二重結合の割合は３０％以下であり、好ましくは１０％未満の範囲であり、より好ましくは５％未満の範囲である。
【０７１９】
（高次構造）
《立体規則性》
本発明に係るアクリル樹脂の立体規則性については任意のものが選択可能である。
特開２０１７−４８３４４に説明があるとおり、ポリマー分子中の構造単位の連鎖（２連子、ｄｉａｄ）において立体配置が同じものをメソ（ｍｅｓｏ）、逆のものをラセモ（ｒａｃｅｍｏ）と称し、それぞれｍ、ｒと表記する。連続する３つの構造単位の連鎖（３連子、ｔｒｉａｄ）が有する２つの連鎖（２連子、ｄｉａｄ）が、ともにラセモ（ｒｒと表記する）である割合が、三連子表示のシンジオタクティシティ（ｒｒ）（以下、単に「シンジオタクティシティ（ｒｒ）」と称する。）である。
本発明では三連子表示のシンジオタクティシティ（ｒｒ）が、５３〜５７％、好ましくは５４〜５６％であるアクリル樹脂を選択してもよい。
特開２００２−１４５９１４に開示される不飽和カルボン酸及びその誘導体の重合体をラジカル重合により製造する方法であって、得られる重合体の立体規則性を効果的に制御できる安価な方法も好適に実施できる。
【０７２０】
《ブロック共重合体》
本発明に係るアクリル樹脂として、特開２０１８−２４７９４号公報等に開示されるブロック共重合体も好ましく選択される。ブロックの構成としては、耐熱性を高める比較的高Ｔｇのブロックと、柔軟性を高める比較的低Ｔｇのブロックとからなる構成が好ましい。また、ブロック共重合体は本発明に係るアクリル樹脂全部ではなく、樹脂ブレンドされた一部を構成することもできる。
【０７２１】
ブロック共重合体の製造方法としては、特に限定されず、公知の手法に準じた方法を採用することができる。例えば、各ブロックを構成するモノマーをリビング重合する方法が一般に使用される。このようなリビング重合の手法としては、例えば、有機アルカリ金属化合物を重合開始剤としアルカリ金属又はアルカリ土類金属塩などの鉱酸塩の存在下でアニオン重合する方法（特公平７−２５８５９号公報参照。）、有機アルカリ金属化合物を重合開始剤とし有機アルミニウム化合物の存在下でアニオン重合する方法（特開平１１−３３５４３２号公報参照。）、有機希土類金属錯体を重合開始剤として重合する方法（特開平６−９３０６０号公報参照。）、α−ハロゲン化エステル化合物を開始剤として銅化合物の存在下ラジカル重合する方法（マクロモレキュラケミカルフィジックス（Ｍａｃｒｏｍｏｌ．  Ｃｈｅｍ．  Ｐｈｙｓ．）２０１巻，１１０８〜１１１４頁（２０００年）参照。）などが挙げられる。
また、多価ラジカル重合開始剤や多価ラジカル連鎖移動剤を用いて、各ブロックを構成するモノマーを重合させ、本発明に係るアクリル系ブロック共重合体を含有する混合物として製造する方法なども挙げられる。これらの方法中、特に、アクリル系ブロック共重合体が高純度で得られ、また分子量や組成比の制御が容易であり、かつ経済的であることから、有機アルカリ金属化合物を重合開始剤とし有機アルミニウム化合物の存在下でアニオン重合する方法が推奨される。
【０７２２】
《分岐構造》
本発明に係るアクリル樹脂として、分岐構造をもつポリマーを選択可能である。分岐構造とは、ポリマー主鎖以外に側鎖にも繰り返し構造単位を持つものである。分岐構造を持つポリマーは、ポリマー鎖どうしの絡み合いが増すため物性向上のために好ましく選択される。
ポリマーに分岐構造を導入する手段としては、側鎖構造に対応するマクロモノマーを用いることが一般的である。
【０７２３】
マクロモノマーとしては、例えば、メタクリル酸メチル重合体の末端にメタクリロイルオキシ基が付加した化合物などが挙げられる。
このようなマクロモノマーは、例えば、重合性官能基をプレポリマーの末端に結合させる方法（特開昭６０−１３３００７号公報参照。）などの方法により調製することができる。また、マクロモノマーとして、市販されているものを用いることもできる。
【０７２４】
《架橋構造》
本発明に係るアクリル樹脂は、架橋構造が導入されてもよい。架橋方法の一つとして、アクリル樹脂の重合時に多官能モノマーを使用することが挙げられる。もう一つの方法として、アクリル樹脂のポリマー側鎖に反応性基を組み込み、架橋剤によって、又は自己架橋によって反応性基どうしを架橋することが挙げられる。
架橋構造の導入により、アクリル樹脂の耐熱性や力学特性を向上させることが可能である。
【０７２５】
架橋性モノマーとしては、多官能アクリル系モノマー、多官能アリル系モノマー、及びこれらの混合モノマー等が挙げられる。
さらに具体例を挙げると、例えば、多官能アクリル系モノマーとしては、エチレンオキシド変性ビスフェノールＡジ（メタ）アクリレート、１，４−ブタンジオールジ（メタ）アクリレート、ジエチレングリコールジ（メタ）アクリレート、ジペンタエリスリトールヘキサアクリレート、ジペンタエリスリトールモノヒドロキシペンタアクリレート、カプロラクトン変性ジペンタエリスリトールヘキサアクリレート、ペンタエリスリトールトリ（メタ）アクリレート、ペンタエリスリトールテトラ（メタ）アクリレート、ポリエチレングリコールジ（メタ）アクリレート、トリメチロールプロパントリアクリレート、ＥＯ変性トリメチロールプロパントリ（メタ）アクリレート、ＰＯ変性トリメチロールプロパントリ（メタ）アクリレート、トリス（アクリロキシエチル）イソシアヌレート、トリス（メタクリロキシエチル）イソシアヌレート及びこれらの混合物が一般的である。特にトリス（アクリロキシエチル）イソシアヌレート（トリス（２−ヒドロキシエチル）イソシアヌル酸のトリアクリル酸エステル）は皮膚刺激性が低く好ましく使用できる。
【０７２６】
多官能アリル系モノマーとしては、例えば、トリアリルシアヌレート、トリアリルイソシアヌレート、ジアリルフタレート、ジアリルベンゼンホスフォネート及びこれらの混合物等が挙げられ、中でもトリアリルシアヌレート、トリアリルイソシアヌレート及びこれらの混合物が好ましく用いられる。
【０７２７】
（複屈折（光弾性係数、固有複屈折））
本発明に係るアクリル樹脂フィルムは、光弾性係数及び配向複屈折（固有複屈折）のいずれも絶対値として低いことが好ましい。配向複屈折とフィルム厚みを掛けた面内レターデーションの値としては−２０ｎｍ〜＋２０ｎｍ、又は−５ｎｍ〜＋５ｎｍの範囲にあることが好ましい。光弾性係数の値としては、−２０×１０−１２〜＋２０×１０−１２Ｐａ−１、又は−５×１０−１２〜＋５×１０−１２Ｐａ−１の範囲が好ましい。
【０７２８】
本願における「光弾性係数」とは、外力による複屈折の変化の生じやすさを表す係数で、下式により定義される。
ＣＲ［／Ｐａ］＝Δｎ／σＲ
ここで、σＲは伸張応力［Ｐａ］、Δｎは応力付加時の複屈折であり、Δｎは下式により定義される。
Δｎ＝ｎ１−ｎ２
ここで、ｎ１は伸張方向と平行な方向の屈折率、ｎ２は伸張方向と垂直な方向の屈折率である。
【０７２９】
光弾性係数の値がゼロに近いほど、外力による複屈折の変化が小さいことを示しており、各用途に応じて設計された複屈折が外力によって変化しにくいことを意味する。
そして、本発明において、光弾性係数が正（負）の単量体とは、該単量体の単独重合体の光弾性係数が正（負）となる単量体をいう。
【０７３０】
また、本願における「固有複屈折」とは、配向に依存した複屈折の大きさを表す値で、下式により定義される。
固有複屈折＝ｎｐｒ−ｎｖｔ
ここで、ｎｐｒは、一軸性の秩序をもって配向した高分子の配向方向と平行な方向の屈折率、ｎｖｔはその配向方向と垂直な方向の屈折率である。
そして、本発明において、固有複屈折が負である単量体とは、該単量体の単独重合体が一軸性の秩序をもって配向して形成された層に光が入射したとき、前記配向方向の光の屈折率が前記配向方向に直交する方向の光の屈折率より小さくなる単量体をいう。
【０７３１】
本発明に係るのアクリル樹脂フィルムは、光弾性係数が正でかつ固有複屈折が負の単量体に由来する単位（ａ）５質量％以上８５質量％未満と、光弾性係数が負でかつ固有複屈折が負の単量体に由来する単位（ｂ）５質量％以上８５質量％未満と、５又は６員環構造を有する単位（ｃ）を１０質量％超えて５０質量％以下、含む共重合体（１）を含むことが好ましい。
【０７３２】
前記単位（ａ）としては、その光弾性係数が正で、かつ、固有複屈折が負であるという条件を満たす単量体に由来する単位であれば、いかなる単位でもよい。
光弾性係数が正で、かつ、固有複屈折が負である単量体としては、例えば、芳香族ビニル化合物単位が挙げられる。ここで、芳香族ビニル化合物とは、その構造中にスチレン骨格を有する化合物をいう。
【０７３３】
芳香族ビニル化合物の具体例としては、スチレンのほか、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン等の核アルキル置換スチレン類；１，１−ジフェニルエチレン等が挙げられ、代表的なものはスチレンである。
これらの芳香族ビニル化合物は、一種又は二種以上組み合わせて使用することもできる。
【０７３４】
前記単位（ｂ）としては、その光弾性係数が負で、かつ、固有複屈折が負であるという条件を満たす単量体に由来する単位であれば、いかなる単位でもよい。光弾性係数が負で、かつ、固有複屈折が負である単量体としては、例えば、（メタ）アクリル系単量体が挙げられる。
【０７３５】
ここで、（メタ）アクリル系単量体とは、メタクリル酸、アクリル酸、及びこれらの誘導体をいい、好ましくはメタクリル酸エステル及びアクリル酸エステルである。
メタクリル酸エステルの具体例としては、メタクリル酸ブチル、メタクリル酸エチル、メタクリル酸メチル、メタクリル酸プロピル、メタクリル酸シクロヘキシル、メタクリル酸フェニル、メタクリル酸２−エチルヘキシル、メタクリル酸ｔ−ブチルシクロヘキシル、メタクリル酸ベンジル、メタクリル酸２，２，２−トリフルオロエチルなどが挙げられ、代表的なものはメタクリル酸メチルである。
アクリル酸エステルの具体例としては、アクリル酸メチル、アクリル酸エチル、アクリル酸ブチル、アクリル酸イソプロピル、アクリル酸２−エチルヘキシル、アクリル酸シクロヘキシル、アクリル酸フェニルなどが挙げられる。
【０７３６】
アクリル酸アルキルエステル単位を含む共重合体は、耐熱分解性に優れ、また成形加工時の流動性を高める。したがって、耐熱分解性、成形加工性を向上させるためには（メタ）アクリル系単量体としてアクリル酸アルキルエステルを用いることが好ましい。この場合、アクリル酸アルキルエステル単位の使用量は、耐熱分解性の観点から０．１質量％以上であることが好ましく、耐熱性の観点から１５質量％以下であることが好ましい。０．２〜１４質量％の範囲内であることがさらに好ましく、１〜１２質量％の範囲内であることがとりわけ好ましい。このアクリル酸アルキルエステル単量体の中でも、特にアクリル酸メチル及びアクリル酸エチルは、それを少量共重合させても上記改良効果は著しく好ましい。
一方、耐熱性を向上させるためには、（メタ）アクリル系単量体としてメタクリル酸エステルを用いることが好ましい。
【０７３７】
上記（メタ）アクリル系単量体は一種又は二種以上組み合わせて使用することもできる。
【０７３８】
前記単位（ｃ）としては、その構造中に５又は６員環を有する単位であれば、いかなる単位でもよい。
単位（ｃ）としては、例えば、無水マレイン酸、グルタル酸などの無水物である不飽和ジカルボン酸無水物単量体単位；ラクトン環構造などの不飽和カルボン酸単位；Ｎ−フェニルマレイミド、Ｎ−シクロヘキシルマレイミド等のマレイミド単位等が挙げられる。
【０７３９】
前記単位（ａ）、単位（ｂ）、単位（ｃ）の含有量は、それぞれ、５質量％以上８５質量％未満、５質量％以上８５質量％未満、１０質量％を超えて５０質量％以下であることが好ましい。
前記共重合体（１）を構成する各単位の割合をこのような範囲とすることにより、本発明に係るアクリル樹脂フィルムは、面内レタデーション（Ｒｅ）が付き難いものとなり、面内レタデーションの値を厳密に制御することが可能になる。
また、共重合体（１）を構成する各単位の割合が特定の関係を満たす場合、すなわち、以下の式で表されるＫの値が−３．１以上３．１以下であると、共重合体（１）の光弾性係数の絶対値は特に小さくなる。
Ｋの値は、より好ましくは−３．１〜０であり、さらに好ましくは−３．１〜−１．０である。
【０７４０】
Ｋ＝７×（Ａ／１００）＋（−６）×（Ｂ／１００）＋４×（Ｃ／１００）
式中、Ａ、Ｂ、Ｃは、それぞれ、共重合体（１）中の各単位（ａ）、（ｂ）、（ｃ）の割合（質量％）を表す。
【０７４１】
（樹脂ブレンド）
本発明に係るアクリル樹脂は、アクリル以外の樹脂をブレンドしてもよい。ブレンド比率はアクリル樹脂全体に対して１〜４５質量％の範囲が好ましい。ブレンドに好ましい樹脂として、例えばセルロースエステル樹脂、ポリビニルアセタール樹脂、スチレン系樹脂が挙げられる。
【０７４２】
《セルロースエステル樹脂》
前記セルロースエステル樹脂は、脂肪族のアシル基、芳香族のアシル基のいずれで置換されていても良いが、アセチル基で置換されていることが好ましい。
【０７４３】
前記セルロースエステル樹脂が、脂肪族アシル基とのエステルであるとき、脂肪族アシル基は炭素原子数が２〜２０で具体的にはアセチル、プロピオニル、ブチリル、イソブチリル、バレリル、ピバロイル、ヘキサノイル、オクタノイル、ラウロイル、ステアロイル等が挙げられる。
本発明において前記脂肪族アシル基とはさらに置換基を有するものも包含する意味であり、置換基としては上述の芳香族アシル基において、芳香族環がベンゼン環であるとき、ベンゼン環の置換基として例示したものが挙げられる。
【０７４４】
前記セルロースエステル樹脂が、芳香族アシル基とのエステルであるとき、芳香族環に置換する置換基の数は０又は１〜５個であり、好ましくは１〜３個で、特に好ましいのは１又は２個である。
さらに、芳香族環に置換する置換基の数が２個以上の時、互いに同じでも異なっていてもよいが、また、互いに連結して縮合多環化合物（例えばナフタレン、インデン、インダン、フェナントレン、キノリン、イソキノリン、クロメン、クロマン、フタラジン、アクリジン、インドール、インドリンなど）を形成してもよい。
【０７４５】
前記セルロースエステル樹脂において、置換又は無置換の脂肪族アシル基、置換又は無置換の芳香族アシル基の少なくともいずれか１種選択された構造を有することが本発明に係るセルロース樹脂に用いる構造として用いられ、これらは、セルロースの単独又は混合酸エステルでもよい。
【０７４６】
前記セルロースエステル樹脂の置換度は、アシル基の総置換度（Ｔ）が２．００〜３．００であり、アセチル基は必ずしも必要ではなく、アセチル基置換度（ａｃ）が０〜１．８９である。より好ましくはアセチル基以外のアシル基置換度（ｒ）が２．００〜２．８９である。
アセチル基以外のアシル基は炭素数が３〜７であることが好ましい。
【０７４７】
前記セルロースエステル樹脂において、炭素原子数２〜７のアシル基を置換基として有するもの、すなわちセルロースアセテート、セルロースプロピオネート、セルロースブチレート、セルロースアセテートプロピオネート、セルロースアセテートブチレート、セルロースアセテートベンゾエート、及びセルロースベンゾエートから選ばれる少なくとも一種であることが好ましい。
これらの中で特に好ましいセルロースエステル樹脂は、セルロースアセテート、セルロースプロピオネート、セルロースブチレート、セルロースアセテートプロピオネートやセルロースアセテートブチレートが挙げられる。
混合脂肪酸として、さらに好ましくは、セルロースアセテートプロピオネートやセルロースアセテートブチレートの低級脂肪酸エステルであり、炭素原子数２〜４のアシル基を置換基として有するものが好ましい。
アシル基で置換されていない部分は通常、ヒドロキシ基として存在しているものである。これらは公知の方法で合成することができる。
なお、アセチル基の置換度や他のアシル基の置換度は、ＡＳＴＭ−Ｄ８１７−９６に規定の方法により求めたものである。
【０７４８】
前記セルロースエステル樹脂の重量平均分子量（Ｍｗ）は、７５０００以上であれば、１００００００程度のものであっても本発明の目的を達成することができるが、生産性を考慮すると７５０００〜２８００００のものが好ましく、１０００００〜２４００００のものがさらに好ましい。この重量平均分子量の測定は、ＧＰＣ法によってすることができる。
セルロースエステル樹脂はダイセル株式会社やＥａｓｔｍａｎ  Ｃｈｅｍｉｃａｌ  Ｃｏｍｐａｎｙから市販されている。特に好ましいセルロースエステル樹脂は、ＥａｓｔｍａｎTM  Ｃｅｌｌｕｌｏｓｅ  Ａｃｅｔａｔｅ  Ｐｒｏｐｉｏｎａｔｅ  （ＣＡＰ−４８２−２０）である。
【０７４９】
《ポリビニルアセタール樹脂》
本発明に用いられるポリビニルアセタール樹脂は、ポリビニルアルコール樹脂をアルデヒドでアセタール化することによって得ることができる。
ポリビニルアセタール樹脂の製造に用いられるポリビニルアルコール樹脂は、粘度平均重合度が、２００〜４０００、好ましくは３００〜３０００、より好ましくは５００〜２０００の範囲内である。
ポリビニルアルコール樹脂の粘度平均重合度が２００未満であると、得られるポリビニルアセタール樹脂の力学物性が不足し、本発明のアクリル系樹脂フィルムの力学物性、特に靭性が不足する傾向があり、フィルムの取扱い性が悪くなる傾向がある。一方、ポリビニルアルコール樹脂の粘度平均重合度が４０００を超えるとメタクリル系樹脂と溶融混練する際の溶融粘度が高くなり、製造が困難になる傾向がある。
【０７５０】
前記ポリビニルアセタール樹脂の製造に用いられる炭素数３以下のアルデヒドとしては、例えばホルムアルデヒド（パラホルムアルデヒドを含む）、アセトアルデヒド（パラアセトアルデヒドを含む）、プロピオンアルデヒドなどが挙げられる。これら炭素数３以下のアルデヒドは１種単独で又は２種以上を組み合わせて用いることができる。これら炭素数３以下のアルデヒドのうち、製造の容易さの観点から、アセトアルデヒド（パラアセトアルデヒドを含む）及びホルムアルデヒド（パラホルムアルデヒドを含む）を主体とするものが好ましく、アセトアルデヒドが特に好ましい。
【０７５１】
ポリビニルアセタール樹脂の製造に用いられる炭素数４以上のアルデヒドとしては、ブチルアルデヒド、ｎ−オクチルアルデヒド、アミルアルデヒド、ヘキシルアルデヒド、ヘプチルアルデヒド、２−エチルヘキシルアルデヒド、シクロヘキシルアルデヒド、フルフラール、グリオキザール、グルタルアルデヒド、ベンズアルデヒド、２−メチルベンズアルデヒド、３−メチルベンズアルデヒド、４−メチルベンズアルデヒド、ｐ−ヒドロキシベンズアルデヒド、ｍ−ヒドロキシベンズアルデヒド、フェニルアセトアルデヒド、β−フェニルプロピオンアルデヒド等が挙げられる。これら炭素数４以上のアルデヒドは１種単独で又は２種類以上を組み合わせて用いてもよい。これらアルデヒドのうち、製造の容易さの観点からブチルアルデヒドを主体とするものが好ましく、ブチルアルデヒドが特に好ましい。
【０７５２】
《スチレン系樹脂》
本発明において、スチレン系樹脂とは、少なくともスチレン系単量体を単量体成分として含む重合体を意味する。ここで、スチレン系単量体とは、その構造中にスチレン骨格を有する単量体を意味する。
前記スチレン系単量体としては、その構造中にスチレン骨格を有する単量体であれば特に限定されず、例えば、スチレン；ｏ−メチルスチレン、ｍ−メチルスチレン、ｐ−メチルスチレン、２，４−ジメチルスチレン、エチルスチレン、ｐ−ｔｅｒｔ−ブチルスチレン等の核アルキル置換スチレン；α−メチルスチレン、α−メチル−ｐ−メチルスチレン等のα−アルキル置換スチレン等の芳香族ビニル化合物単量体が挙げられ、中でも、スチレンが好ましい。
【０７５３】
スチレン系樹脂は、スチレン系単量体の単独重合体でも、スチレン系単量体と他の単量体成分との共重合体であってもよい。スチレン系単量体と共重合可能な単量体成分としては、メチルメタクリレート、シクロヘキシルメタクリレート、メチルフェニルメタクリレート、イソプロピルメタクリレート等のアルキルメタクリレート単量体、メチルアクリレート、エチルアクリレート、ブチルアクリレート、２−エチルヘキシルアクリレート、シクロヘキシルアクリレート等のアルキルアクリレート単量体等の不飽和カルボン酸アルキルエステル単量体；メタクリル酸、アクリル酸、イタコン酸、マレイン酸、フマル酸、桂皮酸等の不飽和カルボン酸単量体；無水マレイン酸、イタコン酸、エチルマレイン酸、メチルイタコン酸、クロルマレイン酸などの無水物である不飽和ジカルボン酸無水物単量体；アクリロニトリル、メタクリロニトリル等の不飽和ニトリル単量体；１，３−ブタジエン、２−メチル−１，３−ブタジエン（イソプレン）、２，３−ジメチル−１，３−ブタジエン、１，３−ペンタジエン、１，３−ヘキサジエン等の共役ジエン単量体などが挙げられ、これらの２種以上を共重合してもよい。このような他の単量体成分の共重合割合は、スチレン系単量体に対して、好ましくは５０質量％以下、より好ましくは４０質量％以下、さらに好ましくは３０質量％以下である。
【０７５４】
スチレン系樹脂としては、特に、スチレン−アクリロニトリル共重合体、スチレン−メタクリル酸共重合体、スチレン−無水マレイン酸共重合体が、耐熱性、透明性等の光学材料に求められる特性に関して、特に優れているため好ましい。
スチレン−アクリロニトリル共重合体の場合、共重合体中のアクリロニトリルの共重合割合は、好ましくは１〜４０質量％であり、より好ましくは１〜３０質量％であり、さらに好ましくは１〜２５質量％である。共重合体中のアクリロニトリルの共重合割合が１〜４０質量％の範囲内である場合、透明性に優れた共重合体が得られる傾向にあるため好ましい。
【０７５５】
スチレン−メタクリル酸共重合体の場合、共重合体中のメタクリル酸の共重合割合は、好ましくは０．１〜５０質量％であり、より好ましくは０．１〜４０質量％であり、さらに好ましくは０．１〜３０質量％である。共重合体中のメタクリル酸の共重合割合が０．１質量％以上であると耐熱性に優れた共重合体が得られる傾向にあり、５０質量％以下であれば透明性に優れた共重合体が得られる傾向にあるため好ましい。
【０７５６】
スチレン−無水マレイン酸共重合体の場合、共重合体中の無水マレイン酸の共重合割合は、好ましくは０．１〜５０質量％であり、より好ましくは０．１〜４０質量％であり、さらに好ましくは０．１〜３０質量％である。共重合体中の無水マレイン酸の共重合割合が０．１質量％以上であると耐熱性に優れた共重合体が得られる傾向にあり、５０質量％以下であれば透明性に優れた共重合体が得られる傾向にあるため好ましい。
【０７５７】
（２）ゴム粒子
フィルム中に微粒子を用いる意図は様々であり、フィルムの表面に凹凸を付与して滑り性を高めるいわゆるマット剤、結晶性微粒子の複屈折を利用した位相差制御微粒子などがある。本発明ではこれらに加え、弾性体微粒子とも呼ばれるゴム粒子を用いることで、脆くて割れやすいアクリル樹脂フィルムにしなやかな可撓性を付与するものである。本発明の微粒子にはマット剤もゴム粒子も含まれるが、まずここではゴム粒子について記載する。
本発明に係るアクリル樹脂フィルムは、コア・シェル構造（多層構造）のゴム粒子を含有することを特徴とする。コア層とシェル層からなる２層でも良いし、コア層／中間層／シェル層の３層構造、種粒子層／コア層／シェル層の３層でもよい。ただし、シェル層は最外層のことである。
従来公知のとおり、脆いアクリル樹脂フィルムに弾性体であるゴム粒子を添加することによって靭性を付与することが可能となる。アクリル樹脂フィルム中のゴム粒子含有量は１〜４５質量％が好ましく、５〜３５質量％がより好ましく、５〜２０質量％が最も好ましい。
【０７５８】
（ゴム粒子の層構造）
ゴム粒子は、平均粒子径０．０１〜１μｍの範囲内のコア部となる粒子状重合体に、シェル部として（メタ）アクリル酸エステルをさらに重合してなるコア部とシェル部とからなる多層構造を有する。
前記ゴム粒子は、中心の部分（コア）のみに多官能性化合物由来の構造を有し、中心の部分を囲む部分（シェル）には、アクリル樹脂フィルムを構成するアクリル樹脂との相溶性が高い構造を有することが好ましい。これより、ゴム粒子は上記アクリル樹脂中でより均一に分散することができ、ゴム粒子の凝集などによって生じる異物の副生をより抑制することができる。
以下、上記コア・シェル構造のシェル部及びコア部について説明する。
【０７５９】
《シェル部》
前記シェル部としては、アクリル樹脂フィルムを構成するアクリル樹脂との相溶性が高い構造であれば特には限定されない。
【０７６０】
《コア部》
前記コア部としては、アクリル樹脂フィルムを構成するアクリル樹脂の可撓性を改善する効果を発現する構造であれば特には限定されず、例えば、架橋を有する構造が挙げられる。また、架橋を有する構造としては、架橋ゴム構造であることが好ましい。
前記架橋ゴム構造とは、ガラス転移点が−１００℃から２５℃の範囲内である重合体を主鎖とし、多官能性化合物によって、その主鎖間を架橋することによって弾性を持たせたゴムの構造を意味する。架橋ゴム構造としては、例えばアクリル系ゴム、ポリブタジエン系ゴム、オレフィン系ゴムの構造（繰り返し構造単位）が挙げられる。これらの中でも、平均粒子径が０．３μｍ以下にコントロールし易く、樹脂中に均一に分散した場合にフィルムの透明性等の光学特性が良いことから、アクリル系ゴムが好ましい。
【０７６１】
前記架橋を有する構造としては、例えば、上述した多官能性化合物由来の構造が挙げられる。前記多官能性化合物の中でも、１，４−ブタンジオールジメタクリレート、ジエチレングリコールジメタクリレート、トリメチロールプロパントリメタクリレート、ジビニルベンゼン、メタクリル酸アリル、アクリル酸アリル、メタクリル酸ジシクロペンテニルがより好ましい。
前記コア部の製造時における多官能性単量体の使用量は、用いる単量体組成物の０．０１〜１５質量％の範囲内であることが好ましく、０．１〜１０質量％の範囲内であることがより好ましい。多官能性単量体を上記範囲内で使用することにより、得られるフィルムは良好な耐折曲げ性を示す。
【０７６２】
（構成する材料）
ゴム粒子の材質としては、例えば、ブタジエン系架橋重合体、（メタ）アクリル系架橋重合体、オルガノシロキサン系架橋重合体等が挙げられる。中でも、フィルムの耐候性（耐光性）、透明性の面で、（メタ）アクリル系架橋重合体（本願明細書において、（メタ）アクリル系共重合体からなるゴム部を、アクリル系ゴム粒子ともいう）が特に好ましい。
【０７６３】
アクリル系ゴム粒子としては、例えばＡＢＳ樹脂ゴム粒子、ＡＳＡ樹脂ゴム粒子、アクリル酸エステル系ゴム粒子が挙げられる。
多層構造粒子としては、これらのアクリル系ゴム粒子の表面に、所望する単量体を用いてグラフト重合を行ってシェル層を形成して得られる多層構造粒子が好ましい。
得られるフィルムの透明性等の点から、多層構造粒子としては、以下に示すアクリル酸エステル系ゴム状重合体の粒子の表面にグラフト重合を行って得られる、アクリル系グラフト共重合体粒子が好ましい。
アクリル系グラフト共重合体粒子は、アクリル酸エステル系ゴム状重合体の粒子の存在下に、メタクリル酸エステルを主成分とする単量体混合物を重合して得ることができる。
【０７６４】
《単官能》
ゴム部の材質である、アクリル酸エステル系ゴム状重合体は、アクリル酸エステルを主成分としたゴム状重合体である。具体的には、アクリル酸エステル５０〜１００質量％及び共重合可能な他のビニル系単量体５０〜０質量％からなる単量体混合物（１００質量％）並びに、１分子あたり２個以上の非共役な反応性二重結合を有する多官能性単量体を重合させてなるものが好ましい。
多官能性単量体は、ゴム部の架橋度が、２．３〜４．０質量％の範囲内であるように、所望する量使用される。
単量体を全部混合して使用してもよく、また単量体組成を変化させて２段以上で使用してもよい。
【０７６５】
アクリル酸エステルとしては、重合性やコストの点より、アルキル基の炭素数１〜１２のものを用いることが好ましい。例えば、アクリル酸メチル、アクリル酸エチル、アクリル酸ｎ−プロピル、アクリル酸ｎ−ブチル、アクリル酸ｓｅｃ−ブチル、アクリル酸イソブチル、アクリル酸ベンジル、アクリル酸シクロヘキシル、アクリル酸２−エチルヘキシル、アクリル酸ｎ−オクチル、アクリル酸フェニル、及びアクリル酸２−フェノキシエチル等が挙げられる。
これらのアクリル酸エステルは２種以上併用してもよい。
アクリル酸エステル量は、単量体混合物１００質量％において５０〜１００質量％が好ましく、６０〜９９質量％がより好ましく、７０〜９９質量％以下がさらに好ましく、８０〜９９質量％以下が最も好ましい。５０質量％未満では耐衝撃性が低下し、引張破断時の伸びが低下し、フィルム切断時にクラックが発生しやすくなる傾向がある。
【０７６６】
アクリル酸エステルと共重合可能な他のビニル系単量体としては、耐候性、透明性の点より、メタクリル酸エステル類が特に好ましい。メタクリル酸エステル類としては、例えばメタクリル酸メチル、メタクリル酸エチル、メタクリル酸ｎ−プロピル、メタクリル酸ｎ−ブチル、メタクリル酸ｓｅｃ−ブチル、メタクリル酸イソブチル、メタクリル酸ベンジル、メタクリル酸シクロヘキシル、メタクリル酸２−フェノキシエチル、メタクリル酸２−エチルヘキシル、メタクリル酸フェニル、及びメタクリル酸ｎ−オクチル等が挙げられる。
【０７６７】
また、芳香族ビニル類及びその誘導体、及びシアン化ビニル類も好ましい。これらのビニル系単量体としては、例えば、スチレン、メチルスチレン、アクリロニトリル、メタクリロニトリル等が挙げられる。その他、無置換及び／又は置換無水マレイン酸類、（メタ）アクリルアミド類、ビニルエステル、ハロゲン化ビニリデン、（メタ）アクリル酸及びその塩、（ヒドロキシアルキル）アクリル酸エステル等が挙げられる。
【０７６８】
多層構造重合体は、前記ゴム部の内側（中心側）に、さらに他の重合体層を有していてもよい。アンチブロッキング性の観点から、メタクリル酸アルキルエステル４０〜１００質量％、及び、これと共重合可能な二重結合を有する他の単量体６０〜０質量％からなる単量体混合物、並びに、当該単量体混合物１００質量部に対して多官能性単量体０．０１〜１０質量部を重合して得られるメタクリル系架橋重合体層を有することが好ましい。共重合可能な二重結合を有する単量体としては、上述の共重合可能な他のビニル系単量体や、アクリル酸エステル等を同様に例示される。
ゴム部と、ゴム部の表面にグラフト重合により形成されたシェル層とを備える、アクリル系グラフト共重合体は、アクリル酸エステル系ゴム状重合体の粒子５〜９０質量部（より好ましくは、５〜７５質量部）の存在下に、メタクリル酸エステルを主成分とする単量体混合物９５〜２５質量部を少なくとも１段階で重合させることより得られるものが好ましい。
【０７６９】
グラフト共重合組成（単量体混合物）中のメタクリル酸エステルは５０質量％以上が好ましい。５０質量％未満では得られるフィルムの硬度、剛性が低下する傾向がある。
グラフト共重合に用いられる単量体としては、前述のメタクリル酸エステル、アクリル酸エステル、これらを共重合可能なビニル系単量体を同様に使用でき、メタクリル酸エステル、アクリル酸エステルが好適に使用される。アクリル系樹脂との相溶性の観点からメタクリル酸メチル、ジッパー解重合を抑制する点からアクリル酸メチル、アクリル酸エチル、アクリル酸ｎ−ブチルが好ましい。
【０７７０】
《多官能性化合物》
上記架橋構造を有するゴム粒子としては、例えば、１分子あたり２個以上の非共役二重結合を有する多官能性化合物を含む単量体組成物を重合することによって得ることができる。
上記多官能性化合物としては、ジビニルベンゼン、メタクリル酸アリル、アクリル酸アリル、メタクリル酸ジシクロペンテニル、アクリル酸ジシクロペンテニル、ジメタクリル酸１，４−ブタンジオール、ジメタクリル酸エチレングリコール、トリアリルシアヌレ−ト、トリアリルイソシアヌレ−ト、ジアリルフタレ−ト、ジアリルマレ−ト、ジビニルアジペ−ト、ジビニルベンゼンエチレングリコ−ルジメタクリレ−ト、ジビニルベンゼンエチレングリコ−ルジアクリレ−ト、ジエチレングリコ−ルジメタクリレ−ト、ジエチレングリコ−ルジアクリレ−ト、トリエチレングリコ−ルジメタクリレ−ト、トリエチレングリコ−ルジアクリレ−ト、トリメチロ−ルプロパントリメタクリレ−ト、トリメチロ−ルプロパントリアクリレ−ト、テトラメチロ−ルメタンテトラメタクリレ−ト、テトラメチロ−ルメタンテトラアクリレ−ト、ジプロピレングリコ−ルジメタクリレ−ト及びジプロピレングリコ−ルジアクリレ−トなどが挙げられ、これらは１種類のみ用いてもよいし、２種以上併用してもよい。
【０７７１】
（合成方法）
本発明におけるコア・シェル型ゴム粒子の製造方法としては、コア・シェル型のゴム粒子を製造し得る任意の適切な方法を採用することができる。
例えば、コア層を構成するゴム状重合体を形成する重合性モノマーを懸濁又は乳化重合させて、ゴム状重合体粒子を含む懸濁又は乳化分散液を製造し、続いて、該懸濁液又は乳化分散液にシェル層を構成するガラス状重合体を形成する重合性モノマーを加えてラジカル重合させ、ゴム状重合体粒子の表面をガラス状重合体が被覆してなる多層構造を有するコア・シェル型弾性体を得る方法が挙げられる。ここで、ゴム状重合体を形成する重合性モノマー、及び、ガラス状重合体を形成する重合性モノマーは、一段で重合しても良いし、組成比を変更して２段以上で重合してもよい。
【０７７２】
本発明に係るアクリル樹脂フィルムの物性バランスを確保するためには、上記コア・シェル型ゴム粒子の構造を適宜制御することが望ましい。
上記コア・シェル型弾性体の好ましい構造としては、例えば、（ａ）軟質でゴム状のコア層及び、硬質でガラス状のシェル層を有し、上記コア層が（メタ）アクリル系架橋弾性重合体層を有するもの、（ｂ）上記ゴム状のコア層が、その内部にガラス状の層を一層以上有する多層構造を有し、さらにコア層の外側にガラス状のシェル層を有するものなどが挙げられる。各層のモノマー種を適宜選択することによって、（メタ）アクリル系樹脂の諸物性（機械的特性、光学特性、特に、配向複屈折や光弾性係数）を任意に制御することができる。軟質でゴム状の層は、重合体のガラス転移温度が２０℃未満、好ましくは０℃未満であることが好ましく、硬質でガラス状の層は、重合体のガラス転移温度が０℃以上、好ましくは２０℃以上であることが好ましい。
【０７７３】
コア・シェル型ゴム粒子のさらに好ましい構造の具体例としては、例えば、（ｉ）上記コア・シェル型ゴム粒子のシェル層がアルキルアクリレートを好ましくは３質量％以上、より好ましくは１０質量％以上、さらに好ましくは１５質量％以上含む非架橋のメタクリル樹脂であるもの、（ｉｉ）上記コア・シェル型ゴム粒子のシェル層がアルキルアクリレートの含有量の異なる２段以上の多層からなり、トータルでアルキルアクリレートを好ましくは１０質量％以上、より好ましくは１５質量％以上含む非架橋のメタクリル樹脂であるもの、（ｉｉｉ）上記コア・シェル型ゴム粒子のコア層が、アルキルメタクリレート、多官能性モノマー、アルキルメルカプタン、適宜その他モノマーの混合物を重合したガラス状重合体層の存在下に、アクリルアクリレート、多官能性モノマー、アルキルメルカプタン、適宜その他のモノマーの混合物を重合したゴム状重合体層を形成した多層構造を有するもの、（ｉｖ）上記コア・シェル型ゴム粒子のコア層が、有機過酸化物をレドックス型重合開始剤として使用して重合したガラス状重合体層の存在下に、過酸（過硫酸、過リン酸塩等）を熱分解型開始剤として使用して重合したゴム状重合体層を形成した多層構造を有するもの、等が例示される。
【０７７４】
なお、上述のシェル層のアルキルアクリレートの使用量はトータルで好ましくは６０質量％以下、より好ましくは５０％質量％以下、さらに好ましくは４０％質量％以下である。６０質量％を超える場合、マトリックス中でのコア・シェル型ゴム粒子の分散性が悪くなりやすく、機械的強度、透明性が悪化し、さらにはフィッシュアイなどの異物原因となりやすい。また、コア・シェル型ゴム粒子の生産性の面でも、製品が粗粒になりやすいなど、支障をきたしやすい。このような好ましいコア・シェル型ゴム粒子の構造上の設計要素は、一つだけを有しても良いし、二つ以上の複数の設計要素を併用しても良い。このような構造を有することにより、本発明に係るアクリル樹脂中でコア・シェル型ゴム粒子が良好に分散しやすくなり、フィルムを形成した際に未分散や凝集による欠陥が少なく、また、強度、靭性、耐熱性、透明性、外観に優れ、さらに温度変化や応力による白化が抑制され、品質の優れたフィルムを得ることができる。
【０７７５】
本発明におけるコア・シェル型ゴム粒子を乳化重合、懸濁重合等により製造する場合には、公知の重合開始剤を用いることができる。特に好ましい重合開始剤としては、過硫酸カリウム、過硫酸アンモニウム、過硫酸アンモニウム等の過硫酸塩、過リン酸ナトリウム等の過リン酸塩、アゾビスイソブチロニトリル等の有機アゾ化合物、クメンハイドロパーオキサイド、ターシャリーブチルハイドロパーオキサイド、１，１ジメチル−２ヒドロキシエチルハイドロパーオキサイド等のハイドロパーオキサイド化合物、ターシャリーブチルイソプロピルオキシカーボネート、ターシャリーブチルパーオキシブチレート等のパーエステル類、ベンゾイルパーオキサイド、ジブチルパーオキサイド、ラウリルパーオキサイド等の有機パーオキサイド化合物などが挙げられる。これらは熱分解型重合開始剤として使用してもよく、硫酸第一鉄などの触媒及びアスコルビン酸、ソジウムホルムアルデヒドスルホキシレート等の水溶性還元剤の存在下にレドックス型重合開始剤として使用しても良く、重合するべき単量体組成、層構造、重合温度条件等に応じて適宜選定すれば良い。
【０７７６】
本発明におけるコア・シェル型ゴム粒子を乳化重合により製造する場合には、公知の乳化剤を用いて通常の乳化重合により製造することができる。公知の乳化剤としては、例えばアルキルスルフォン酸ナトリウム、アルキルベンゼンスルフォン酸ナトリウム、ジオクチルスルフォコハク酸ナトリウム、ラウリル硫酸ナトリウム、脂肪酸ナトリウム、ポリオキシエチレンラウリルエーテルリン酸ナトリウムなどのリン酸エステル塩等の陰イオン性界面活性剤や、アルキルフェノール類、脂肪族アルコール類とプロピレンオキサイド、エチレンオキサイドとの反応生成物等の非イオン性界面活性剤等が示される。これらの界面活性剤は単独で用いてもよく、２種以上併用してもよい。さらに要すれば、アルキルアミン塩等の陽イオン性界面活性剤を使用してもよい。このうち、得られたコア・シェル型ゴム粒子の熱安定性を向上させる観点から、特にはポリオキシエチレンラウリルエーテルリン酸ナトリウムなどのリン酸エステル塩（アルカリ金属、又はアルカリ土類金属）を用いて重合することが好ましい。乳化重合により得られるコア・シェル型ゴム粒子ラテックスは、噴霧乾燥、又は一般的に知られるように、ラテックスに凝固剤として電解質又は有機溶剤等を添加することでポリマー分を凝固し、適宜加熱・洗浄・水相の分離等の操作を実施してポリマー分の乾燥を行ない、塊状あるいは粉末状のコア・シェル型ゴム粒子が得られる。
【０７７７】
凝固剤としては、水溶性電解質や有機溶剤等、公知のものが使用できるが、得られた共重合体の成形時の熱安定性を向上させる観点や生産性の面からは、塩化マグネシウム又は硫酸マグネシウム等のマグネシウム塩や、酢酸カルシウムや塩化カルシウム等のカルシウム塩を用いることが好ましい。
【０７７８】
（屈折率）
ゴム粒子は、フィルムを構成するアクリル樹脂（マトリクス樹脂とも言う）との屈折率差が０．０１５以下であることが好ましく、より好ましくは０．０１２以下、さらに好ましくは、０．０１以下である。マトリクス樹脂との屈折率差が０．０１５以下であると、透明性に優れたフィルムを得ることが可能となる。上記屈折率条件を満たすための方法としては、マトリクス樹脂の各単量体の単位組成比を調整する方法、及び／又は、ゴム粒子の各層に使用される重合体及び／又は単量体の組成比を調整する方法等が挙げられる。
【０７７９】
《測定方法》
マトリクス樹脂とゴム粒子の屈折率差は次のようにして測定することができる。
まず、ゴム粒子については、ゴム粒子をプレス成形し、当該成形体の平均屈折率をレーザー屈折計にて測定しその値をゴム粒子の屈折率とする。
同様に、マトリクス樹脂については、マトリクス樹脂を構成する材料（樹脂又は樹脂組成物）を成形し、当該成形体の平均屈折率をレーザー屈折計にて測定し、その値をマトリクス樹脂の屈折率とする。
上記により測定されたマトリクス樹脂及びゴム粒子の屈折率の値の差を算出することにより屈折率差を求めることができる。
なお、本実施の形態において、屈折率とは、２３℃における５５０ｎｍの波長の光に対する屈折率をいう。
【０７８０】
《温度依存性》
上記したマトリクス樹脂とゴム粒子との屈折率差は、０〜５０℃の範囲で同様に低い値となることが好ましい。そのためには、マトリクス樹脂とゴム粒子との屈折率温度依存性を同等にすることが好ましい。
【０７８１】
（複屈折）
本発明に係るアクリル樹脂フィルムは、延伸によるポリマーの配向状態にある場合があり、また使用時に応力を加えられる場合もある。このような場合でもフィルムとして複屈折を発現しないことが好ましく、そのためにはゴム粒子も配向や応力による複屈折を発現しないことが好ましい。
例えば、ＷＯ２０１４／１６２３７０に記載された、配向複屈折が−１５×１０−４から１５×１０−４、光弾性定数が−１０×１０−１２から１０×１０−１２Ｐａ−１であるグラフト共重合体も、本発明に係るゴム粒子として好ましく用いられる。
【０７８２】
《制御方法》
ゴム粒子を構成するモノマーの単独重合体自体の光弾性複屈折を小さくするのに適したモノマー種に関しては、光弾性定数が異符号となるモノマー種を組み合わせて使用すればよい。
【０７８３】
ポリマーの光弾性定数を設定する上で、参考になる具体的なモノマーの例を以下に記すが、これらに限定されるわけではない。（［  ］内は対応するホモポリマーの光弾性定数）
正の光弾性複屈折を示すモノマー：
ベンジルメタクリレート  ［４８．４×１０−１２Ｐａ−１］
ジシクロペンタニルメタクリレート  ［６．７×１０−１２Ｐａ−１］
スチレン  ［１０．１×１０−１２Ｐａ−１］
パラクロロスチレン  ［２９．０×１０−１２Ｐａ−１
負の光弾性複屈折を示すモノマー：
メチルメタクリレート  ［−４．３×１０−１２Ｐａ−１］
２，２，２−トリフルオロエチルメタクリレート  ［−１．７×１０−１２Ｐａ−１］
２，２，２−トリクロロエチルメタクリレート  ［−１０．２×１０−１２Ｐａ−１］
イソボルニルメタクリレート  ［−５．８×１０−１２Ｐａ−１］
共重合体の光弾性定数は、共重合に用いたモノマー種に対応するそれぞれのホモポリマーの光弾性定数との間に加成性が成り立つことが知られている。例えば、メチルメタクリレート（ＭＭＡ）とベンジルメタクリレート（ＢｚＭＡ）の２元共重合系については、ｐｏｌｙ−ＭＭＡ／ＢｚＭＡ＝９２／８（ｗｔ％）にて光弾性複屈折がほぼゼロになることが報告されている。また、２種以上のポリマー混合（アロイ）についても同様であり、各ポリマーが有する光弾性定数との間に加成性が成り立つ。以上のことから、本発明の光学樹脂材料、及び光学フィルムの光弾性複屈折が小さくなるように、ゴム粒子を構成するモノマーの単独重合体の光弾性定数を低くし、且つその配合量（ｗｔ％）を調整することが必要である。
【０７８４】
また、共重合体ポリマーの配向複屈折は、共重合に用いたモノマー種に対応するそれぞれのホモポリマーの固有複屈折との間に加成性が成り立つことが知られている。また、２種以上のポリマー混合（アロイ）についても同様であり、各ポリマーが有する固有複屈折との間に加成性が成り立つ。ゴム粒子を構成するモノマーの単独重合体自体の配向複屈折を小さくするのに適したモノマー種に関しては、配向複屈折が異符号となるモノマー種を組み合わせて使用すればよい。
【０７８５】
ポリマーの配向複屈折を設定する上で、参考になる具体的なモノマー（そのモノマーからなるホモポリマーの固有複屈折）の例を以下に記すが、これらに限定されるわけではない。なお、固有複屈折とは、ポリマーが完全に一方向に配向した状態のときの複屈折（配向複屈折）である。
【０７８６】
正の固有複屈折を示すポリマー：
ポリベンジルメタクリレート  ［＋０．００２］
ポリフェニレンオキサイド  ［＋０．２１０］
ビスフェノールＡポリカーボネート  ［＋０．１０６］
ポリビニルクロライド  ［＋０．０２７］
ポリエチレンテレフタレート  ［＋０．１０５］
ポリエチレン  ［＋０．０４４］
負の固有複屈折を示すポリマー：
ポリメチルメタクリレート  ［−０．００４３］
ポリスチレン  ［−０．１００］
以上、一部のポリマーの光弾性定数、配向複屈折のデータを記載したが、ポリマーによっては配向複屈折が「正」、光弾性定数が「負」など、両方の複屈折が同じ符号であるとは限らない。次表Ｉに一部のホモポリマーの配向複屈折と光弾性複屈折（定数）の符号の例を示す。
【０７８７】
【表１】
2020149206.tif 000008
【０７８８】
例えば、ｐｏｌｙ（ＭＭＡ／ＢｚＭＡ＝８２／１８（ｗｔ％））付近の組成は配向複屈折がほぼゼロとなること、ｐｏｌｙ（ＭＭＡ／ＢｚＭＡ＝９２／８（ｗｔ％））付近の組成は光弾性複屈折（定数）がほぼゼロとなることが知られている。
【０７８９】
光弾性複屈折と配向複屈折の両方を極めて小さく、理想的には両方ともほぼゼロにするためのポリマー組成の好適な例として、特許第４６２４８４５号記載の、ｐｏｌｙ（ＭＭＡ／３ＦＭＡ／ＢｚＭＡ＝５５．５／３８．０／６．５）が挙げられる。ただし、このポリマー組成はメタクリル酸エステル系のモノマーのみで構成されているため、高温成形においてはジッパー解重合が生じて分子量の低下がおき、機械的強度の低下、着色、発泡等の課題がある。この解決方法として、少量のアクリル酸エステルを共重合させることが挙げられ、高温成形時のジッパー解重合による過度の分解を抑えることが可能となる。
【０７９０】
ゴム粒子を構成するモノマーの単独重合体の組成に関しては特に限定はない。その中でも特に好適に使用されうるモノマー（単量体）を挙げるとすれば、例えば、メタクリル酸メチル、メタクリル酸エチル、メタクリル酸ブチル、メタクリル酸シクロヘキシル、メタクリル酸ベンジル、メタクリル酸グリシジル、メタクリル酸エポキシシクロヘキシルメチル、メタクリル酸２−ヒドロキシエチル、メタクリル酸２−ヒドロキシプロピル、メタクリル酸ジシクロペンタニル、メタクリル酸ジシクロペンテニルオキシエチル、２，２，２−トリフルオロエチルメタクリレート、２，２，２−トリクロロエチルメタクリレート、メタクリル酸イソボロニル、メタクリル酸フェニル、メタクリル酸フェノキシエチル、メタクリル酸ペンタメチルピペリジニル、メタクリル酸テトラメチルピペリジニル、メタクリル酸テトラヒドロフルフリル等のメタクリル酸エステル類；アクリル酸メチル、アクリル酸エチル、アクリル酸ブチル、アクリル酸２−エチルヘキシル、アクリル酸グリシジル、アクリル酸エポキシシクロヘキシルメチル、アクリル酸ベンジル、アクリル酸２−ヒドロキシエチル、アクリル酸２−ヒドロキシプロピル、アクリル酸ジシクロペンタニル、アクリル酸ジシクロペンテニルオキシエチル、アクリル酸フェニル、アクリル酸フェノキシエチル、アクリル酸ペンタメチルピペリジニル、アクリル酸テトラメチルピペリジニル、アクリル酸テトラヒドロフルフリル等のアクリル酸エステル類；メタクリル酸、アクリル酸などのカルボン酸類及びそのエステル類；無水マレイン酸、無水シトラコン酸、ジメチル無水マレイン酸、ジクロロ無水マレイン酸、ブロモ無水マレイン酸、ジブロモ無水マレイン酸、フェニル無水マレイン酸、ジフェニル無水マレイン酸等の無置換及び／又は置換無水マレイン酸類；２−（ヒドロキシメチル）アクリル酸メチル、２−（ヒドロキシメチル）アクリル酸エチル、２−（ヒドロキシメチル）アクリル酸イソプロピル、２−（ヒドロキシメチル）アクリル酸ノルマルブチル、２−（ヒドロキシメチル）アクリル酸ターシャリーブチル等の（ヒドロキシアルキル）アクリル酸エステル；アクリロニトニル、メタクリロニトリルなどのビニルシアン類；スチレン、α−メチルスチレン、モノクロロスチレン、ジクロロスチレン等のビニルアレーン類；マレイン酸、フマル酸及びそれらのエステル等；塩化ビニル、臭化ビニル、クロロプレンなどのハロゲン化ビニル類；酢酸ビニル；エチレン、プロピレン、ブチレン、ブタジエン、イソブチレンなどのアルケン類；ハロゲン化アルケン類；アリルメタクリレート、ジアリルフタレート、トリアリルシアヌレート、モノエチレングリコールジメタクリレート、テトラエチレングリコールジメタクリレート、テトラエチレングリコールジメタクリレート、ジビニルベンゼンなどの多官能性モノマーが挙げられる。これらのビニル系単量体は単独で又は２種類以上を併用して使用することができる。特に複屈折制御の点から、応力に対してポリマー鎖が配向できる程度に多官能性モノマーを使用することが好ましいが、多官能性モノマーは使用しないことが特に好ましい。
【０７９１】
上記のモノマーのうち、複屈折を小さくするという観点からは、分子構造中に、脂環式構造、複素環式構造又は芳香族基等の環構造を有するビニル系単量体が好ましく、中でも、脂環式構造、複素環式構造又は芳香族基を有するビニル系単量体を含有することがより好ましい。例えば、脂環式構造を有する単量体としては、（メタ）アクリル酸ジシクロペンタニル、ジシクロペンテニルオキシエチル（メタ）アクリレートなどが挙げられる。また、芳香族基を有する単量体としては、スチレン、α−メチルスチレン、モノクロロスチレン、ジクロロスチレン等のビニルアレーン類、又は（メタ）アクリル酸ベンジル、（メタ）アクリル酸フェニル、（メタ）アクリル酸フェノキシエチル等を挙げることができる。複素環式構造を有する単量体としては、ペンタメチルピペリジニル（メタ）アクリレート、テトラメチルピペリジニル（メタ）アクリレート、テトラヒドロフルフリル（メタ）アクリレート等を挙げることができる。脂環式構造を有するビニル系単量体においては、その環構造は、多環式構造が好ましく、縮合環式構造がより好ましい。脂環式構造、複素環式構造又は芳香族基を有するビニル系単量体としては、下記式（４ｃ）で表される単量体であることが好ましい。
【０７９２】
【化６】
2020149206.tif 000009
【０７９３】
上記式（４ｃ）において、Ｒ９は、水素原子、又は、置換もしくは無置換で直鎖状もしくは分岐状の炭素数１〜１２のアルキル基を表す。Ｒ１０は、置換もしくは無置換の炭素数１〜２４の芳香族基、又は、置換もしくは無置換の炭素数１〜２４の脂環式基であり、単素環式構造又は複素環式構造を有する。Ｒ９及びＲ１０が有していてもよい置換基としては、例えば、ハロゲン、ヒドロキシ基、カルボキシ基、アルコキシ基、カルボニル基（ケトン構造）、アミノ基、アミド基、エポキシ基、炭素−炭素間の二重結合、エステル基（カルボキシ基の誘導体）、メルカプト基、スルホニル基、スルホン基、及びニトロ基からなる群より選択される少なくとも１種が挙げられる。中でも、ハロゲン、ヒドロキシ基、カルボキシ基、アルコキシ基、及びニトロ基からなる群より選択される少なくとも１種が好ましい。ｌは１〜４の整数を示し、好ましくは０又は１である。ｍは０〜１の整数を示す。ｎは０〜１０の整数を示し、好ましくは０〜２の整数を示し、より好ましくは０又は１である。
【０７９４】
中でも、脂環式構造、複素環式構造又は芳香族基を有するビニル系単量体は、脂環式構造、複素環式構造又は芳香族基を有する（メタ）アクリル系単量体が好ましい。具体的には、上記式（４ｃ）において、Ｒ９が水素原子、もしくは、置換もしくは無置換で直鎖状又は分岐状の炭素数１のアルキル基である（メタ）アクリレート系単量体であることが好ましく、上記式（４ｃ）において、Ｒ１０が置換もしくは無置換の炭素数１〜２４の芳香族基、又は、置換もしくは無置換の炭素数１〜２４の脂環式基であり、単素環式構造を有する（メタ）アクリレート系単量体であることがより好ましい。また、上記式（４ｃ）において、ｌは１〜２の整数である、ｎは０〜２の整数である、（メタ）アクリレート系単量体であることが好ましい。
式（４）で表される（メタ）アクリレート系単量体の中でも、（メタ）アクリル酸ベンジル、（メタ）アクリル酸ジシクロペンタニル、（メタ）アクリル酸フェノキシエチルが好ましい。
【０７９５】
また、上記式（４ｃ）で表される単量体は、ゴム粒子を構成するモノマーの単独重合体１００質量％のうち、１〜９９質量％含まれることが好ましく、より好ましくは１〜７０質量％、さらにより好ましくは１〜５０質量％含まれることが好ましい。
【０７９６】
ゴム粒子を構成するモノマーの単独重合体は全部混合して１段で重合してもよい。ゴム粒子を構成するモノマーの単独重合体を単独で重合した際に得られるポリマーからなる成形体の複屈折が本発明を満たすのに十分な非複屈折性を有しておれば、単量体組成を変化させて２段以上で重合してもよい。
【０７９７】
《測定方法》
ゴム粒子の複屈折を測定するためには、屈折率の測定と同様にゴム粒子のみを単独成形して板状又はフィルム状のサンプルを作成する。このサンプルを用いて通常の複屈折測定を行えばよい。
【０７９８】
（粒子径）
前記コア・シェル型ゴム粒子の好ましい粒子径としては、軟質のコア層の粒子径が１〜５００ｎｍであることが好ましく、１０〜４００ｎｍであることがより好ましく、５０〜３００ｎｍであることがさらに好ましく、７０〜３００ｎｍであることが特に好ましい。
前記コア・シェル型ゴム粒子のコア層の粒子径が１ｎｍ未満であると、（メタ）アクリル系樹脂の機械的強度の向上が十分ではなく、５００ｎｍよりも大きいと、（メタ）アクリル系樹脂の耐熱性や透明性が損なわれるおそれがある。
【０７９９】
ここで、粒子径は、例えば、ＭＩＣＲＯＴＲＡＣ  ＵＰＡ１５０（日機装株式会社製）を用いる動的光散乱法により求めたり、濁度計を用いて単位重量辺りの重合液の透過度を測定する濁度法により求めることができる。また、コア・シェル架橋ゴム粒子とポリメチルメタクリレート（例えば、住友化学製スミペックスＥＸ）とを２０：８０の重量比でブレンドしたコンパウンドを成形し得られたフィルムを、透過型電子顕微鏡（日本電子製  ＪＥＭ−１２００ＥＸ）にて、加速電圧８０ｋＶ、ＲｕＯ４染色超薄切片法で撮影し、得られた写真からゴム粒子画像を無作為に１００個選択し、それらの粒子径の平均値を求めることもできる。
【０８００】
（ゴム粒子分散液・分散機）  本発明に係るゴム粒子をアクリル樹脂フィルムに含有させる方法としては、まずゴム粒子の分散液を作成し、その分散液をアクリル樹脂を含むドープに均一に添加し、そのドープを溶液流延してゴム粒子を含有するアクリル樹脂フィルムを得ることが好ましい。
【０８０１】
ゴム粒子分散液は、原料であるゴム粒子粉体と有機溶媒とを主な成分とする。ゴム粒子が分散し、分散液を調製できる範囲において、使用できる有機溶媒は特に限定されない。
本発明で用いられる有機溶媒は、例えばジクロロメタン、クロロホルムの如き塩素系溶媒、炭素原子数が３〜１２の鎖状炭化水素、環状炭化水素、芳香族炭化水素、エステル、ケトン、エーテルから選ばれる溶媒が好ましい。エステル、ケトン及び、エーテルは、環状構造を有していてもよい。炭素原子数が３〜１２の鎖状炭化水素類の例としては、ヘキサン、オクタン、イソオクタン、デカンなどが挙げられる。炭素原子数が３〜１２の環状炭化水素類としてはシクロペンタン、シクロヘキサン、デカリン及びその誘導体が挙げられる。炭素原子数が３〜１２の芳香族炭化水素としては、ベンゼン、トルエン、キシレンなどが挙げられる。炭素原子数が３〜１２のエステル類の例には、エチルホルメート、プロピルホルメート、ペンチルホルメート、メチルアセテート、エチルアセテート及びペンチルアセテートが挙げられる。炭素原子数が３〜１２のケトン類の例には、アセトン、メチルエチルケトン、ジエチルケトン、ジイソブチルケトン、シクロペンタノン、シクロヘキサノン及びメチルシクロヘキサノンが挙げられる。炭素原子数が３〜１２のエーテル類の例には、ジイソプロピルエーテル、ジメトキシメタン、ジメトキシエタン、１，４−ジオキサン、１，３−ジオキソラン、テトラヒドロフラン、アニソール及びフェネトールが挙げられる。
【０８０２】
２種類以上の官能基を有する有機溶媒の例には、２−エトキシエチルアセテート、２−メトキシエタノール及び２−ブトキシエタノールが挙げられる。本発明に係るゴム粒子分散液の調製方法において用いられる有機溶媒は、１種類の有機溶媒を単独で用いてもよく、２種類以上の有機溶媒を任意の割合で混合して用いてもよい。
本発明に好ましく用いられる有機溶媒としては、ドープとの混和性の観点でジクロロメタン、低級アルコール、及びその混合物が挙げられる。ゴム粒子の分散性観点からはメタノール、エタノール等の親水性有機溶媒が好ましく用いられる。
ゴム粒子の分散性のため、従来公知の粒子分散安定化技術としてアニオン系、カチオン系、ノニオン系の各種界面活性剤や、立体反発効果を得るためのポリマーも分散剤として好ましく添加される。分散剤としては、ゴム粒子合成時に用いる分散剤をそのまま用いてもよいし、新たに同種の分散剤を添加してもよいし、さらに新たな別種の分散剤を添加してもよい。
特に、分散剤としてアクリル樹脂を用い、さらに該分散剤の存在下で微粒子を分散させることが好ましい。この時のアクリル樹脂としては、分子量が１０００〜１０万の比較的低分子量のものが好ましい。高分子量のアクリル樹脂を分散剤として用いると、橋掛け凝集を発生させてゴム粒子どうしの凝集を誘発することがある。
ゴム粒子分散液中のゴム粒子の含有量は１〜５０％が好ましい。低含有率だと、必要なゴム粒子の量に対し、有機溶媒の量が多くなり、添加した後のドープの希釈度が高くなり好ましくない。高含有率の場合はゴム粒子分散液の分散安定性が低くなるため好ましくない。より好ましい含有量は５〜２０％である。
【０８０３】
本発明に係るゴム粒子分散液を作成するにあたり、ゴム粒子の原料粉体と有機溶媒とが混和されてから０．１秒〜１分の間に分散処理がなされることが好ましい。さらに、分散処理はバッチ処理よりもインライン処理の方が好ましく、インライン処理で分散された分散液が、停滞することなくそのままドープに添加されることが好ましい。
逆に、バッチ分散でゴム粒子分散液を作成し、タンクに一定時間貯蔵してからドープに添加することも好ましく行われる。この場合、貯蔵期間中にゴム粒子が凝集を起こして分散液が増粘することなども起こりやすいため、貯蔵期間中は絶えず撹拌して流動を保つことが好ましい。
有機溶媒がメチレンクロライドを主成分とする場合、その比重が大きいためゴム粒子がうまく混和しにくく、継子を発生させることがある。そのため最初の混和状態は大量のゴム粒子粉体と大量の有機溶媒から混じり合わせるのではなく、互いに少量の状態で混和させることが好ましい。すなわち、ゴム粒子粉体と有機溶媒とがオンラインで計量ののち提供され、０．１〜１０Ｌ程度の小さな空間で最初の混和がなされ、順次分散機へと送り込まれるインライン混合が好ましい。インライン混合装置としては、例えば（株）粉研パウテックスのフロージェットミキサー連続噴射混合機、ＩＫＡ社製インライン型循環式 固液混合・分散装置  ＣＭＸなどが挙げられる。
【０８０４】
ゴム粒子を分散する分散機は、通常の分散機が使用できる。分散機は、大きく分けてメディア分散機とメディアレス分散機に分けられる。メディア分散機としては、ボールミル、サンドミル、ダイノミルなどが挙げられる。メディアレス分散機としては、超音波型、遠心型、高圧型などがあるが、本発明においては、高圧分散装置が好ましい。
【０８０５】
高圧分散装置は、微粒子と溶媒を混合した組成物を、細管中に高速通過させることで、高剪断や高圧状態など特殊な条件を作りだす装置である。高圧分散装置で処理することにより、例えば、管径１〜２０００μｍの細管中で装置内部の最大圧力条件が９．８×１０２Ｎ以上であることが好ましい。さらに好ましくは１．９６×１０３Ｎ以上である。またその際、最高到達速度が１００ｍ／ｓｅｃ以上に達するもの、伝熱速度が１００ｋｃａｌ／ｈｒ以上に達するものが好ましい。
上記のような高圧分散装置には、ＭｉｃｒｏｆｌｕｉｄｉｃｓＣｏｒｐｏｒａｔｉｏｎ社製の超高圧ホモジナイザー（２商品名マイクロフルイダイザー）又はナノマイザー社製ナノマイザー、又はウルトラタラックスがあり、他にもマントンゴーリン型高圧分散装置、例えばイズミフードマシナリ製ホモゲナイザー、三和機械株式会社製、品番ＵＨＮ−０１等が挙げられる。
インライン処理とするためにこれらの分散機のうち複数を直列又は並列に接続することも好ましく行われる。例えば、フロージェットミキサーで処理された混和液を、マントンゴーリン型高圧分散装置に導入する前に、乳化分散機（例えば、（株）マツボー製マイルダー）であらかじめ多少の分散処理をしておくことなども好ましく行われる。
得られた分散液は粗大凝集粒子を含むことがあり、これをストレーナやフィルターで取り除くことが好ましい。この時の好ましいろ過精度は５μｍ〜５００μｍである。
【０８０６】
（フィルム中の構造）
本発明に係るアクリル樹脂フィルム中におけるゴム粒子の状態としては、一次粒子が均一に単分散されている状態が最も好ましい。それとは逆に、本発明の主旨に反しない範囲で、緩やかな凝集や偏在があってもよい。
例えば、ゴム粒子の存在濃度がフィルム表層付近に大きい形態や、逆にフィルム中心層付近に大きい形態なども目的に応じて選択できる。
個々のゴム粒子の粒子形状については、真球状、扁平状、棒状など任意に選択できる。フィルムの表面凹凸に影響が少ないため、扁平形状が好ましく、扁平な面がフィルム面と平行に存在することが好ましい。
【０８０７】
（３）セルロースアシレート
本発明に係るアクリル樹脂フィルムは、ドープ中にセルロースアシレート系樹脂を微量添加することによって、添加剤起因の異物溶解性が増し、異物故障低減の効果が顕著になる。アクリル樹脂に溶解しない添加剤に起因する異物が、極性の高いセルロースアシレート系樹脂に相溶する為、異物が大幅に減少するものと推定される。
【０８０８】
また、フィルムの表面に機能層を塗布する際の塗布性が向上し、ハジキや塗布むらを低減する観点から、少量のセルロースアシレートを併用することが好ましい。さらに、セルロースアシレート樹脂が入ることで、ハードコート基材との密着性が増し、ハードコートフィルムとしての硬度を上げることができる。
【０８０９】
特に好適なセルロースアシレートとしては、アシル基の置換度が２．５０〜２．９８の範囲のものが挙げられ、アシル基がアセチル基、プロピオニル基及びブチリル基から選ばれる少なくとも一つのものである。具体的にはセルローストリアセテート、セルロースアセテートプロピオネート、セルロースアセテートブチレート、セルロースプロピオネート、セルロースブチレート、セルロースアセテートプロピオネートブチレート等を挙げることができ、本発明においては、セルローストリアセテート、セルロースアセテートプロピオネート及びセルロースアセテートブチレートが好ましい。アセチル基の置換度が１．４０以上であることが好ましい。セルロースアシレートの原料となるセルロースは特に限定はなく、綿花リンター、木材パルプ、ケナフなどを用いることができる。これらを混合して使用してもよい。綿花リンターから合成されたセルロースアシレートの比率が６０質量％以上であることが好ましく、８５質量％以上がさらに好ましく、１００質量％であることが最も好ましい。セルロースアシレートの合成方法は、特に限定はないが、例えば、特開平１０−４５８０４号公報に記載の方法で合成することができる。アシル基の置換度の測定方法は、ＡＳＴＭ−Ｄ８１７−９６により測定することができる。セルロースアシレートの数平均分子量は、偏光板用保護フィルムとして好ましい機械的強度を得るためには、７００００〜３０００００の範囲内が好ましく、さらに８００００〜２０００００の範囲内が好ましい。
【０８１０】
（４）有機増粘剤
本発明のアクリル樹脂フィルムの製造方法では、特開２００５−３１４６３６号公報記載の下記有機増粘剤を、流延性を向上し横段やむらの発生を改良する観点から、添加することが好ましい。
【０８１１】
本発明のように有機溶媒を用いた流延法は生産性の観点からは非常に有利である反面、流延直後の溶媒乾燥を一定に保つことが容易でなく、面状むらが生じやすい。ここで言う面状むらとは、流延後のレベリング不良に起因するスジや、溶媒乾燥速度差に起因する乾燥むら、乾燥風で引き起こされる厚さむらである風むらのことである。
【０８１２】
均一な膜を形成しつつ、むらを防止するための一手段として、塗布液の粘度を高めて流動防止する方法が考えられる。ドープの粘度を上昇させるためにはポリマー等の増粘剤を添加することが知られているが、単にドープの粘度を高めることは、レベリング性を悪化させ、流延時にスジが発生することにつながる。乾燥時のむら発生も、流延時のスジ発生も防止する手段として、チキソトロピーをもつ添加剤（以下チキソ剤）を加えることにより、ドープにチキソトロピーを付与する方法が好ましい。
【０８１３】
そのため、
［１］下記条件（ａ）を満たす、下記一般式（１ｂ）で表される化合物からなる有機溶剤系増粘剤を用いることが、好ましい、
一般式（１ｂ）
（Ｒ）ｔ−Ｚ−（Ｂ）ｓ
式中、Ｒは、炭素数４以上の少なくとも８個のフッ素原子で置換されたアルキル基を表し、Ｚは（ｔ＋ｓ）価の連結基を表し、Ｂは置換若しくは無置換のアルキル基、アリール基、又はヘテロ環基を表す。ｔは１〜６までの整数であり、ｓは１〜６までの整数である。
【０８１４】
式中、Ｒは、炭素数４以上の少なくとも８個のフッ素原子で置換されたアルキル基を表し、Ｒは少なくとも８個のフッ素原子で置換されていればよく、直鎖状、分岐状及び環状のいずれの構造であってもよい。また、フッ素原子以外の置換基でさらに置換されていてもよいし、フッ素原子のみで置換されていてもよい。Ｒのフッ素原子以外の置換基としては、アルケニル基、アリール基、アルコキシル基、フッ素以外のハロゲン原子、ヒドロキシ基、アリールオキシカルボニル基、アルコキシカルボニル基、アシルオキシ基、アシルアミノ基、カルバモイル基等が挙げられる。
【０８１５】
Ｚは（ｔ＋ｓ）価の連結基を表し、ＲとＢを結びつけるものであれば特に制限はない。ｔは１から６までの整数であり、ｓは１から６までの整数であるが、好ましくは、ｔは２から４までの整数であり、より好ましくは、ｔは２又は３であり、最も好ましくは、ｔは２である。また、好ましくは、ｓは１から４までの整数であり、より好ましくは、ｓは１から３までの整数である。
【０８１６】
Ｚとしては、アミノ酸誘導体が好ましく用いられる。アミノ酸誘導体におけるアミノ酸の不斉炭素は光学活性であってもラセミ体であってもかまわない。光学活性体が好ましく用いられる。
【０８１７】
Ｂは置換若しくは無置換のアルキル基、アリール基、又はヘテロ環基を表す。
【０８１８】
《条件（ａ）》
０．０１〜５０００ｓ−１の範囲内のいずれかのせん断速度において、溶媒の粘度η０に対する、該溶媒に一般式（１ｂ）で表される化合物を５質量％以下の濃度で含有させた液の粘度η１の相対粘度η１／η０が２以上である領域を有する。ここで用いることができる溶媒としては、所望の効果が得られれば特に限定されないが、好ましくは、トルエン、ヘキサン、イソプロパノール、エタノール、メタノール、クロロホルム、メチルエチルケトン、２−メチルペンタノン、及びシクロヘキサノンである。より好ましくは、トルエン、メチルエチルケトン、２−メチルペンタノン、シクロヘキサノンであり、最も好ましくはメチルエチルケトン、２−メチルペンタノン、シクロヘキサノンである。
【０８１９】
［２］下記条件（ｂ）を満たす、前記一般式（１ｂ）で表される化合物からなる有機溶媒系チキソトロピー付与剤であることが、好ましい。
【０８２０】
《条件（ｂ）》
溶媒に一般式（１ｂ）で表される化合物を５質量％以下の濃度で含有させた液において、０．０１〜５０００ｓ−１の範囲内のいずれかのせん断速度ｘ１における粘度η（ｘ１）の、ｘ２／ｘ１≧１０であるせん断速度ｘ２における粘度η（ｘ２）に対する値η（ｘ１）／η（ｘ２）が１．５以上である。
【０８２１】
［３］前記一般式（１ｂ）で表される化合物が下記一般式（２ｂ）で表されることを特徴とする［１］又は［２］項記載の有機溶媒系増粘剤又はチキソトロピー付与剤であることが好ましい。
【０８２２】
【化７】
2020149206.tif 000010
【０８２３】
式中、Ｒ１及びＲ２はそれぞれ独立に水素原子又はアルキル基を表すが、Ｒ１及びＲ２の少なくとも一つは少なくとも８個以上のフッ素原子で置換されたアルキル基を表す。Ｒ３、Ｒ４及びＲ５はそれぞれ独立に水素原子又は置換基を表し、Ｔ１、Ｔ２及びＬ１はそれぞれ独立に２価の連結基又は単結合を表し、ｋは０又は１である。Ｂは置換若しくは無置換のアルキル基、アリール基、又はヘテロ環基を表す。
【０８２４】
［４］前記一般式（１ｂ）で表される化合物が下記一般式（３ｂ）で表されることを特徴とする［１］〜［３］のいずれか一項に記載の有機溶媒系増粘剤又はチキソトロピー付与剤であることが、好ましい。
【０８２５】
【化８】
2020149206.tif 000011
【０８２６】
式中、Ｒ１及びＲ２はそれぞれ独立に炭素数４以上の少なくとも８個のフッ素原子で置換されたアルキル基を表す。Ｂは置換若しくは無置換のアルキル基、アリール基、又はヘテロ環基を表す。Ｔ３及びＴ４はそれぞれ独立に−Ｏ−、−Ｓ−又は−ＮＲ２３−を表す。Ｒ２３は水素原子又は置換基を表し、Ｌ１は２価の連結基又は単結合を表し、ｋは０又は１である。
【０８２７】
［５］前記一般式（１ｂ）で表される化合物が下記一般式（４ｂ）で表されることを特徴とする［１］〜［４］のいずれか一項に記載の有機溶媒系増粘剤又はチキソトロピー付与剤であることが好ましい。
【０８２８】
【化９】
2020149206.tif 000012
【０８２９】
式中、Ａ１及びＡ２はそれぞれ独立にフッ素原子又は水素原子を表す。ｎ１１及びｎ２１はそれぞれ独立に０〜６の整数を、ｎ１２及びｎ２２はそれぞれ独立に３〜１２の整数を表す。Ｔ３及びＴ４はそれぞれ独立に−Ｏ−、−Ｓ−又は−ＮＲ２３−を表す。Ｒ２３は水素原子又は置換基を表し、Ｌ１は２価の連結基又は単結合を表す。Ｂは置換若しくは無置換のアルキル基、アリール基、又はヘテロ環基を表し、ｋは０又は１である。
【０８３０】
一般式（１ｂ）〜（４ｂ）で表される化合物の具体例は、特開２００５−３１４６３６号公報段落〔００８３〕〜〔００８９〕に記載の化合物の中から選択することが好ましく、ドープ中の上記含フッ素化合物の含有量には特に制限はないが、通常ドープ中に０．０１〜１０質量％（ドープ全体の質量に対する質量％）、好ましくは０．０１〜５質量％、より好ましくは０．０１〜２．５質量％含有させることができる。また、上記含フッ素化合物は１種類のみ含有させても、複数種類含有させても良い。
【０８３１】
（５）マット剤
（マット剤）
本発明のフィルム中に用いられる微粒子の一つであるマット剤は、通常、フィルムの添加物として用いられるもので、フィルム面のすべり性の悪さを改良するためには、フィルム表面に凹凸を付与することが有効であり、有機、無機物質の微粒子を含有させて、フィルム表面の粗さを増加させ、いわゆるマット化することで、接着性を減少させるために用いられるものである。
【０８３２】
しかしながら、粗い表面にするほどヘイズアップを生じ、透明性は低下するためにその平均粒径や含有量は限定される。本発明に使用するマット剤の微粒子は、平均粒径１〜１０００ｎｍの範囲であり、好ましくは１〜１００ｎｍの範囲、より好ましくは３〜５０ｎｍの範囲である。
【０８３３】
また、上記マット剤の微粒子を各種フィルムに添加して用いる場合のフィルムにおける含有量は、フィルム１００質量％に対して、球形、不定形微粒子を問わず、０．０３〜１質量％の範囲であり、好ましくは０．０３〜０．６０質量％の範囲であり、より好ましくは０．０３〜０．５質量％の範囲である。
【０８３４】
本発明におけるマット剤を含有したアクリル樹脂フィルムの好ましいヘイズの範囲は２．０％以下であり、１．２％以下がさらに好ましく、０．５％以下が特に好ましい。マット剤を添加したアクリル樹脂フィルムの好ましい静摩擦係数は１．５以下であり、１．０以下が特に好ましい。静摩擦係数が１．５以下であれば、アクリル樹脂フィルムは製膜及び加工における巻取り時に、ツレや巻きシワを生じず、従ってツレや巻きシワにより巻き姿が損なわれたり、ツレやシワによって不均一な張力がアクリル樹脂フィルムにかかったりすることがなく、フィルム面に意図しない不均一な光学特性が発現するといった問題が生じない。
【０８３５】
静摩擦係数は同一素材同士で測定されるものであり、具体的には実施例に記載の方法に従って測定される。
【０８３６】
使用されるマット剤としては通常フィルムに用いられるものであれば特に制限はなく、またこれらのマット剤は２種以上混ぜて用いることもできる。上記マット剤としては、無機化合物や高分子化合物が挙げられる。無機化合物としては、例えば、硫酸バリウム、マンガンコロイド、二酸化チタン、硫酸ストロンチウムバリウム、二酸化ケイ素、などの無機物の微粉末があるが、さらに例えば湿式法やケイ酸のゲル化より得られる合成シリカ等の二酸化ケイ素やチタンスラッグと硫酸により生成する二酸化チタン（ルチル型やアナタース型）等が挙げられる。また、粒径の比較的大きい、例えば２０μｍ以上の無機物から粉砕した後、分級（振動濾過、風力分級など）することによっても得られる。無機微粒子はケイ素を含むものが、濁度が低くなる点、フィルムのヘイズを低下できる点で好ましい。二酸化ケイ素のような微粒子は有機物により表面処理されているものがおおいが、このようなものはフィルムの表面ヘイズを低下できるため好ましい。表面処理で好ましい有機物としては、ハロシラン類、アルコキシシラン類、シラザン、シロキサンなどを挙げることができる。
【０８３７】
また、高分子化合物としてはポリテトラフルオロエチレン、セルロースアセテート、ポリスチレン、ポリメチルメタクリレート、ポリプロピルメタクリレート、ポリメチルアクリレート、ポリエチレンカーボネート、デンプン等があり、またそれらの粉砕分級物もあげられる。又は又懸濁重合法で合成した高分子化合物、スプレードライ法又は分散法等により球型にした高分子化合物、又は無機化合物を用いることができる。
【０８３８】
また以下に述べるような単量体化合物の１種又は２種以上の重合体である高分子化合物を種々の手段によって粒子としたものであってもよい。高分子化合物の単量体化合物について具体的に示すと、アクリル酸エステル、メタクリル酸エステル、イタコン酸ジエステル、クロトン酸エステル、マレイン酸ジエステル、フタル酸ジエステル類が挙げられエステル残基としては、メチル、エチル、プロピル、イソプロピル、ブチル、ヘキシル、２−エチルヘキシル、２−クロロエチル、シアノエチル、２−アセトキシエチル、ジメチルアミノエチル、ベンジル、シクロヘキシル、フルフリル、フェニル、２−ヒドロキシエチル、２−エトキシエチル、グリシジル、ω−メトキシポリエチレングリコール（付加モル数９）などが挙げられる。
【０８３９】
ビニルエステル類の例としては、ビニルアセテート、ビニルプロピオネート、ビニルブチレート、ビニルイソブチレート、ビニルカプロエート、ビニルクロロアセテート、ビニルメトキシアセテート、ビニルフェニルアセテート、安息香酸ビニル、サリチル酸ビニルなどが挙げられる。またオレフィン類の例としては、ジシクロペンタジエン、エチレン、プロピレン、１−ブテン、１−ペンテン、塩化ビニル、塩化ビニリデン、イソプレン、クロロプレン、ブタジエン、２，３−ジメチルブタジエン等を挙げることができる。
【０８４０】
スチレン類としては、例えば、スチレン、メチルスチレン、ジメチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、トリフルオロメチルスチレン、ビニル安息香酸メチルエステルなどが挙げられる。
【０８４１】
アクリルアミド類としては、アクリルアミド、メチルアクリルアミド、エチルアクリルアミド、プロピルアクリルアミド、ブチルアクリルアミド、ｔｅｒｔ−ブチルアクリルアミド、フェニルアクリルアミド、ジメチルアクリルアミドなど；メタクリルアミド類、例えば、メタクリルアミド、メチルメタクリルアミド、エチルメタクリルアミド、プロピルメタクリルアミド、ｔｅｒｔ−ブチルメタクリルアミド、など；アリル化合物、例えば、酢酸アリル、カプロン酸アリル、ラウリン酸アリル、安息香酸アリルなど；ビニルエーテル類、例えば、メチルビニルエーテル、ブチルビニルエーテル、ヘキシルビニルエーテル、メトキシエチルビニルエーテル、ジメチルアミノエチルビニルエーテルなど；ビニルケトン類、例えば、メチルビニルケトン、フェニルビニルケトン、メトキシエチルビニルケトンなど；ビニル異節環化合物、例えば、ビニルピリジン、Ｎ−ビニルイミダゾール、Ｎ−ビニルオキサゾリドン、Ｎ−ビニルトリアゾール、Ｎ−ビニルピロリドンなど；不飽和ニトリル類、例えば、アクリロニトリル、メタクリロニトリルなど；多官能性モノマー、例えば、ジビニルベンゼン、メチレンビスアクリルアミド、エチレングリコールジメタクリレートなど。
【０８４２】
さらに、アクリル酸、メタクリル酸、イタコン酸、マレイン酸、イタコン酸モノアルキル（例えば、イタコン酸モノエチル、など）；マレイン酸モノアルキル（例えば、マレイン酸モノメチルなど；スチレンスルホン酸、ビニルベンジルスルホン酸、ビニルスルホン酸、アクリロイルオキシアルキルスルホン酸（例えば、アクリロイルオキシメチルスルホン酸など）；メタクリロイルオキシアルキルスルホン酸（例えば、メタクリロイルオキシエチルスルホン酸など）；アクリルアミドアルキルスルホン酸（例えば、２−アクリルアミド−２−メチルエタンスルホン酸など）；メタクリルアミドアルキルスルホン酸（例えば、２−メタクリルアミド−２−メチルエタンスルホン酸など）；アクリロイルオキシアルキルホスフェート（例えば、アクリロイルオキシエチルホスフェートなど）；が挙げられる。これらの酸はアルカリ金属（例えば、Ｎａ、Ｋなど）又はアンモニウムイオンの塩であってもよい。さらにその他のモノマー化合物としては、米国特許第３４５９７９０号、同第３４３８７０８号、同第３５５４９８７号、同第４２１５１９５号、同第４２４７６７３号、特開昭５７−２０５７３５号公報明細書等に記載されている架橋性モノマーを用いることができ好ましい。このような架橋性モノマーの例としては、具体的にはＮ−（２−アセトアセトキシエチル）アクリルアミド、Ｎ−（２−（２−アセトアセトキシエトキシ）エチル）アクリルアミド等を挙げることができる。
【０８４３】
これらの単量体化合物は単独で重合した重合体の粒子にして用いてもよいし、複数の単量体を組み合わせて重合した共重合体の粒子にして用いてもよい。これらのモノマー化合物のうち、アクリル酸エステル類、メタクリル酸エステル類、ビニルエステル類、スチレン類、オレフィン類が好ましく用いられる。また、本発明には特開昭６２−１４６４７号公報、同６２−１７７４４号公報、同６２−１７７４３号公報に記載されているようなフッ素原子又はシリコーン原子を有する粒子を用いてもよい。
なお、これら重合体や共重合体のマット剤微粒子はガラス転移温度が２５℃より高いものが好ましい。
【０８４４】
これらの中で好ましく用いられる粒子組成としてポリスチレン、ポリメチル（メタ）アクリレート、ポリエチルアクリレート、ポリ（メチルメタクリレート／メタクリル酸＝９５／５（モル比）、ポリ（スチレン／スチレンスルホン酸＝９５／５（モル比）、ポリアクリロニトリル、ポリ（メチルメタクリレート／エチルアクリレート／メタクリル酸＝５０／４０／１０）、シリカなどを挙げることができる。
【０８４５】
また、本発明に用いられるマット剤としては特開昭６４−７７０５２号公報、ヨーロッパ特許３０７８５５号に記載の反応性（特にゼラチン）基を有する粒子を使用することもできる。さらには、アルカリ性、又は酸性で溶解するような基を多量含有させることもできる。マット剤は、無機化合物若しくは高分子化合物を含有してなり、その平均一次粒径が１０−３〜１０μｍの範囲であるのが好ましい。平均一次粒径は１０−３〜１０μｍの範囲であるのがより好ましく、０．００５〜５μｍの範囲であるのがさらに好ましく、０．０１〜３μｍの範囲であるのが特に好ましい。また、前記マット剤は、二酸化ケイ素微粒子であるのが好ましい。
【０８４６】
（マット剤の微粒子分散液に使用する有機溶媒）
マット剤の微粒子分散液の調製において用いられる有機溶媒は、マット剤の微粒子が分散し、分散液を調製できる範囲において、使用できる有機溶媒は特に限定されない。本発明で用いられる有機溶媒は、例えばジクロロメタン、クロロホルムの如き塩素系溶媒、炭素原子数が３〜１２の鎖状炭化水素、環状炭化水素、芳香族炭化水素、エステル、ケトン、エーテルから選ばれる溶媒が好ましい。エステル、ケトン及び、エーテルは、環状構造を有していてもよい。炭素原子数が３〜１２の鎖状炭化水素類の例としては、ヘキサン、オクタン、イソオクタン、デカンなどが挙げられる。炭素原子数が３〜１２の環状炭化水素類としてはシクロペンタン、シクロヘキサン、デカリン及びその誘導体が挙げられる。炭素原子数が３〜１２の芳香族炭化水素としては、ベンゼン、トルエン、キシレンなどが挙げられる。炭素原子数が３〜１２のエステル類の例には、エチルホルメート、プロピルホルメート、ペンチルホルメート、メチルアセテート、エチルアセテート及びペンチルアセテートが挙げられる。炭素原子数が３〜１２のケトン類の例には、アセトン、メチルエチルケトン、ジエチルケトン、ジイソブチルケトン、シクロペンタノン、シクロヘキサノン及びメチルシクロヘキサノンが挙げられる。炭素原子数が３〜１２のエーテル類の例には、ジイソプロピルエーテル、ジメトキシメタン、ジメトキシエタン、１，４−ジオキサン、１，３−ジオキソラン、テトラヒドロフラン、アニソール及びフェネトールが挙げられる。２種類以上の官能基を有する有機溶媒の例には、２−エトキシエチルアセテート、２−メトキシエタノール及び２−ブトキシエタノールが挙げられる。本発明に係るマット剤微粒子分散液の調製方法において用いられる有機溶媒は、１種類の有機溶媒を単独で用いてもよく、２種類以上の有機溶媒を任意の割合で混合して用いてもよい。
【０８４７】
上記マット剤の微粒子を分散する際に、上記の有機溶媒の量が少ないと十分な分散ができず、凝集体を発生し、異物故障の原因となる。逆に、有機溶媒の量が多い時には、マット剤の微粒子の分散性には優れるものの、大量の分散液を調液することとなり、製造におけるハンドリングの面で好ましくない。したがって上記有機溶媒の使用量は、上記マット剤の微粒子１００質量部に対して１０００〜１０００００質量部の範囲とするのが好ましく、１５００〜４００００質量部の範囲とするのがさらに好ましく、２０００〜２００００質量部の範囲とするのが特に好ましい。
【０８４８】
（分散剤）
次に本発明に用いる分散剤について記述する。マット剤の微粒子分散液とドープをインラインで混合させる場合、粘度の低い分散液を使用すると、粘度の高いドープに粘度の違いから力負けして添加しにくく、混合が上手くいかない。この問題は、分散剤を分散液に溶解させ、粘度を僅かにあげることで解決される。このため分散剤としては通常樹脂が用いられる。混合だけを考えれば、ドープと分散液の粘度は等しいことが好ましいが、マット剤の微粒子分散液としての分散能や取扱の簡便性を考慮すると、マット剤の微粒子分散液の粘度は０．７ｍＰａ・ｓ以上であることが好ましく、１ｍＰａ・ｓ以上であることがさらに好ましい。また、粘度を上げるため分散剤の重量平均分子量を大きくしすぎると、分散剤の溶解性不良や濾過性の悪化を引き起こす。このためドープに力負けしない、溶解性と濾過性に優れた分散液を調製するためには、分散剤の重量平均分子量は１００００〜５０００００の範囲が好ましく、１００００〜３０００００の範囲がより好ましく、３００００〜２０００００の範囲がさらに好ましい。
【０８４９】
分散剤としてアクリル樹脂を用い、さらに該分散剤の存在下で微粒子を分散させることが好ましい。これはドープを調製する際に、微粒子分散液とドープとの相溶性が向上し、流延ドープとした際の分散微粒子の安定性も向上し、凝集物のないドープを形成できる観点からも好ましい。
【０８５０】
（６）含窒素複素環化合物
本発明に係るアクリル樹脂フィルムは、位相差性等の光学性能を制御するのに、以下の含窒素複素環化合物を含有することが好ましい。含窒素複素環化合物は、分子量が１００〜８００の範囲内である含窒素複素環化合物であり、中でも下記一般式（Ａ１）で表される構造の化合物であることが好ましい。下記一般式（Ａ１）で表される構造を有する化合物はアクリル樹脂とともに用いることにより、例えば、偏光板を液晶表示装置に用いたとき、環境の湿度変動による位相差の変動の発生を抑え、コントラスト低下や色むらの発生を抑制することができる。さらに、位相差上昇剤としても機能することができる。
【０８５１】
分子量は２５０〜４５０の範囲内であることが、湿度変動による位相差の変動抑制効果と、飛散物発生の観点から好ましい範囲である。
【０８５２】
（一般式（Ａ１）で表される構造を有する化合物）
【化１０】
2020149206.tif 000013
【０８５３】
上記一般式（Ａ１）において、Ａ１、Ａ２及びＢは、それぞれ独立に、アルキル基（メチル基、エチル基、ｎ−プロピル基、イソプロピル基、ｔｅｒｔ−ブチル基、ｎ−オクチル基、２−エチヘキシル基等）、シクロアルキル基（シクロヘキシル基、シクロペンチル基、４−ｎ−ドデシルシクロヘキシル基等）、芳香族炭化水素環又は芳香族複素環を表す。この中で、芳香族炭化水素環又は芳香族複素環が好ましく、特に、５員若しくは６員の芳香族炭化水素環又は芳香族複素環であることが好ましい。
【０８５４】
５員若しくは６員の芳香族炭化水素環又は芳香族複素環の構造に制限はないが、例えば、ベンゼン環、ピロール環、ピラゾール環、イミダゾール環、１，２，３−トリアゾール環、１，２，４−トリアゾール環、テトラゾール環、フラン環、オキサゾール環、イソオキサゾール環、オキサジアゾール環、イソオキサジアゾール環、チオフェン環、チアゾール環、イソチアゾール環、チアジアゾール環、イソチアジアゾール環等が挙げられる。
【０８５５】
Ａ１、Ａ２及びＢで表される５員若しくは６員の芳香族炭化水素環又は芳香族複素環は、置換基を有していてもよく、当該置換基としては、例えば、ハロゲン原子（フッ素原子、塩素原子、臭素原子、ヨウ素原子等）、アルキル基（メチル基、エチル基、ｎ−プロピル基、イソプロピル基、ｔｅｒｔ−ブチル基、ｎ−オクチル基、２−エチルヘキシル基等）、シクロアルキル基（シクロヘキシル基、シクロペンチル基、４−ｎ−ドデシルシクロヘキシル基等）、アルケニル基（ビニル基、アリル基等）、シクロアルケニル基（２−シクロペンテン−１−イル、２−シクロヘキセン−１−イル基等）、アルキニル基（エチニル基、プロパルギル基等）、芳香族炭化水素環基（フェニル基、ｐ−トリル基、ナフチル基等）、芳香族複素環基（２−ピロール基、２−フリル基、２−チエニル基、ピロール基、イミダゾリル基、オキサゾリル基、チアゾリル基、ベンゾイミダゾリル基、ベンゾオキサゾリル基、２−ベンゾチアゾリル基、ピラゾリノン基、ピリジル基、ピリジノン基、２−ピリミジニル基、トリアジン基、ピラゾール基、１，２，３−トリアゾール基、１，２，４−トリアゾール基、オキサゾール基、イソオキサゾール基、１，２，４−オキサジアゾール基、１，３，４−オキサジアゾール基、チアゾール基、イソチアゾール基、１，２，４−チオジアゾール基、１，３，４−チアジアゾール基等）、シアノ基、ヒドロキシ基、ニトロ基、カルボキシ基、アルコキシ基（メトキシ基、エトキシ基、イソプロポキシ基、ｔｅｒｔ−ブトキシ基、ｎ−オクチルオキシ基、２−メトキシエトキシ基等）、アリールオキシ基（フェノキシ基、２−メチルフェノキシ基、４−ｔｅｒｔ−ブチルフェノキシ基、３−ニトロフェノキシ基、２−テトラデカノイルアミノフェノキシ基等）、アシルオキシ基（ホルミルオキシ基、アセチルオキシ基、ピバロイルオキシ基、ステアロイルオキシ基、ベンゾイルオキシ基、ｐ−メトキシフェニルカルボニルオキシ基等）、アミノ基（アミノ基、メチルアミノ基、ジメチルアミノ基、アニリノ基、Ｎ−メチル−アニリノ基、ジフェニルアミノ基等）、アシルアミノ基（ホルミルアミノ基、アセチルアミノ基、ピバロイルアミノ基、ラウロイルアミノ基、ベンゾイルアミノ基等）、アルキル及びアリールスルホニルアミノ基（メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等）、メルカプト基、アルキルチオ基（メチルチオ基、エチルチオ基、ｎ−ヘキサデシルチオ基等）、アリールチオ基（フェニルチオ基、ｐ−クロロフェニルチオ基、ｍ−メトキシフェニルチオ基等）、スルファモイル基（Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ′−フェニルカルバモイル）スルファモイル基等）、スルホ基、アシル基（アセチル基、ピバロイルベンゾイル基等）、カルバモイル基（カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等）等の各基が挙げられる。
【０８５６】
前記一般式（Ａ１）において、Ａ１、Ａ２及びＢは、ベンゼン環、ピロール環、ピラゾール環、イミダゾール環、１，２，３−トリアゾール環又は１，２，４−トリアゾール環を表すことが、光学特性の変動効果に優れ、かつ耐久性に優れたアクリル樹脂フィルムが得られるために好ましい。
【０８５７】
前記一般式（Ａ１）において、Ｔ１及びＴ２は、それぞれ独立に、ピロール環、ピラゾール環、イミダゾール環、１，２，３−トリアゾール環又は１，２，４−トリアゾール環を表すことが好ましい。これらの中で、ピラゾール環、トリアゾール環又はイミダゾール環であることが、湿度変動に対する位相差の変動抑制効果に特に優れ、かつ耐久性に優れた樹脂組成物が得られるために好ましく、ピラゾール環であることが特に好ましい。Ｔ１及びＴ２で表されるピラゾール環、１，２，３−トリアゾール環又は１，２，４−トリアゾール環、イミダゾール環は、互変異性体であってもよい。ピロール環、ピラゾール環、イミダゾール環、１，２，３−トリアゾール環又は１，２，４−トリアゾール環の具体的な構造を下記に示す。
【０８５８】
【化１１】
2020149206.tif 000014
【０８５９】
式中、※は一般式（Ａ１）におけるＬ１、Ｌ２、Ｌ３又はＬ４との結合位置を表す。Ｒ５は水素原子又は非芳香族置換基を表す。Ｒ５で表される非芳香族置換基としては、前記一般式（Ａ１）におけるＡ１が有してもよい置換基のうちの非芳香族置換基と同様の基を挙げることができる。Ｒ５で表される置換基が芳香族基を有する置換基の場合、Ａ１とＴ１又はＢとＴ１がねじれやすくなり、Ａ１、Ｂ及びＴ１がアクリル樹脂との相互作用を形成できなくなるため、光学的特性の変動を抑制することが難しい。光学的特性の変動抑制効果を高めるためには、Ｒ５は水素原子、炭素数１〜５のアルキル基又は炭素数１〜５のアシル基であることが好ましく、水素原子であることが特に好ましい。
【０８６０】
前記一般式（Ａ１）において、Ｔ１及びＴ２は置換基を有してもよく、当該置換基としては、前記一般式（Ａ１）におけるＡ１及びＡ２が有してもよい置換基と同様の基を挙げることができる。
【０８６１】
前記一般式（Ａ１）において、Ｌ１、Ｌ２、Ｌ３及びＬ４は、それぞれ独立に、単結合又は、２価の連結基を表し、２個以下の原子を介して、５員若しくは６員の芳香族炭化水素環又は芳香族複素環が連結されている。２個以下の原子を介してとは、連結基を構成する原子のうち連結される置換基間に存在する最小の原子数を表す。連結原子数２個以下の２価の連結基としては、特に制限はないが、アルキレン基、アルケニレン基、アルキニレン基、Ｏ、（Ｃ＝Ｏ）、ＮＲ、Ｓ、（Ｏ＝Ｓ＝Ｏ）からなる群より選ばれる２価の連結基であるか、それらを２個組み合わせた連結基を表す。Ｒは、水素原子又は置換基を表す。Ｒで表される置換基の例には、アルキル基（メチル基、エチル基、ｎ−プロピル基、イソプロピル基、ｔｅｒｔ−ブチル基、ｎ−オクチル基、２−エチルヘキシル基等）、シクロアルキル基（シクロヘキシル基、シクロペンチル基、４−ｎ−ドデシルシクロヘキシル基等）、芳香族炭化水素環基（フェニル基、ｐ−トリル基、ナフチル基等）、芳香族複素環基（２−フリル基、２−チエニル基、２−ピリミジニル基、２−ベンゾチアゾリル基、２−ピリジル基等）、シアノ基等が含まれる。Ｌ１、Ｌ２、Ｌ３及びＬ４で表される２価の連結基は置換基を有してもよく、置換基としては特に制限はないが、例えば、前記一般式（Ａ１）におけるＡ１及びＡ２が有してもよい置換基と同様の基を挙げることができる。
【０８６２】
前記一般式（Ａ１）において、Ｌ１、Ｌ２、Ｌ３及びＬ４は、前記一般式（Ａ１）で表される構造を有する化合物の平面性が高くなることで、水を吸着する樹脂との相互作用が強くなり、光学的特性の変動が抑制されるため、単結合又は、Ｏ、（Ｃ＝Ｏ）−Ｏ、Ｏ−（Ｃ＝Ｏ）、（Ｃ＝Ｏ）−ＮＲ又はＮＲ−（Ｃ＝Ｏ）であることが好ましく、単結合であることがより好ましい。
【０８６３】
前記一般式（Ａ１）において、ｎは０〜５の整数を表す。ｎが２以上の整数を表すとき、前記一般式（Ａ１）における複数のＡ２、Ｔ２、Ｌ３、Ｌ４は同じであってもよく、異なっていてもよい。ｎが大きい程、前記一般式（Ａ１）で表される構造を有する化合物と水を吸着する樹脂との相互作用が強くなることで光学的特性の変動抑制効果が優れ、ｎが小さいほど、水を吸着する樹脂との相溶性が優れる。このため、ｎは１〜３の整数であることが好ましく、１〜２の整数であることがより好ましい。
【０８６４】
〈一般式（Ａ２）で表される構造を有する化合物〉
一般式（Ａ１）で表される構造を有する化合物は、一般式（Ａ２）で表される構造を有する化合物であることが好ましい。
【０８６５】
【化１２】
2020149206.tif 000015
【０８６６】
（式中、Ａ１、Ａ２、Ｔ１、Ｔ２、Ｌ１、Ｌ２、Ｌ３及びＬ４は、それぞれ前記一般式（Ａ１）におけるＡ１、Ａ２、Ｔ１、Ｔ２、Ｌ１、Ｌ２、Ｌ３及びＬ４と同義である。Ａ３及びＴ３は、それぞれ一般式（Ａ１）におけるＡ１及びＴ１と同様の基を表す。Ｌ５及びＬ６は、前記一般式（Ａ１）におけるＬ１と同様の基を表す。ｍは０〜４の整数を表す。）
ｍが小さい方がセルロースアシレートとの相溶性に優れるため、ｍは０〜２の整数であることが好ましく、０〜１の整数であることがより好ましい。
【０８６７】
＜一般式（Ａ１．１）で表される構造を有する化合物＞
一般式（Ａ１）で表される構造を有する化合物は、下記一般式（Ａ１．１）で表される構造を有するトリアゾール化合物であることが好ましい。
【０８６８】
【化１３】
2020149206.tif 000016
【０８６９】
（式中、Ａ１、Ｂ、Ｌ１及びＬ２は、上記一般式（Ａ１）におけるＡ１、Ｂ、Ｌ１及びＬ２と同様の基を表す。ｋは、１〜４の整数を表す。Ｔ１は、１，２，４−トリアゾール
環を表す。）
さらに、上記一般式（Ａ１．１）で表される構造を有するトリアゾール化合物は、下記一般式（Ａ１．２）で表される構造を有するトリアゾール化合物であることが好ましい。
【０８７０】
【化１４】
2020149206.tif 000017
【０８７１】
（式中、Ｚは、下記一般式（Ａ１．２ａ）の構造を表す。ｑは、２〜３の整数を表す。少なくとも二つのＺは、ベンゼン環に置換された少なくとも一つのＺに対してオルト位又はメタ位に結合する。）。
【０８７２】
【化１５】
2020149206.tif 000018
【０８７３】
（式中、Ｒ１０は水素原子、アルキル基又はアルコキシ基を表す。ｐは１〜５の整数を表す。＊はベンゼン環との結合位置を表す。Ｔ１は１，２，４−トリアゾール環を表す。）
前記一般式（Ａ１）、（Ａ２）、（Ａ１．１）又は（Ａ１．２）で表される構造を有する化合物は、水和物、溶媒和物若しくは塩を形成してもよい。なお、本発明において、水和物は有機溶媒を含んでいてもよく、また溶媒和物は水を含んでいてもよい。即ち、「水和物」及び「溶媒和物」には、水と有機溶媒のいずれも含む混合溶媒和物が含まれる。塩としては、無機又は有機酸で形成された酸付加塩が含まれる。無機酸の例として、ハロゲン化水素酸（塩酸、臭化水素酸など）、硫酸、リン酸などが含まれ、またこれらに限定されない。また、有機酸の例には、酢酸、トリフルオロ酢酸、プロピオン酸、酪酸、シュウ酸、クエン酸、安息香酸、アルキルスルホン酸（メタンスルホン酸など）、アリルスルホン酸（ベンゼンスルホン酸、４−トルエンスルホン酸、１，５−ナフタレンジスルホン酸など）などが挙げられ、またこれらに限定されない。これらのうち好ましくは、塩酸塩、酢酸塩、プロピオン酸塩、酪酸塩である。
【０８７４】
塩の例としては、親化合物に存在する酸性部分が、金属イオン（例えばアルカリ金属塩、例えばナトリウム又はカリウム塩、アルカリ土類金属塩、例えばカルシウム又はマグネシウム塩、アンモニウム塩アルカリ金属イオン、アルカリ土類金属イオン、又はアルミニウムイオンなど）により置換されるか、又は有機塩基（エタノールアミン、ジエタノールアミン、トリエタノールアミン、モルホリン、ピペリジン、など）と調整されたときに形成される塩が挙げられ、またこれらに限定されない。これらのうち好ましくはナトリウム塩、カリウム塩である。
【０８７５】
溶媒和物が含む溶媒の例には、一般的な有機溶媒のいずれも含まれる。具体的には、アルコール（例、メタノール、エタノール、２−プロパノール、１−ブタノール、１−メトキシ−２−プロパノール、ｔ−ブタノール）、エステル（例、酢酸エチル）、炭化水素（例、トルエン、ヘキサン、ヘプタン）、エーテル（例、テトラヒドロフラン）、ニトリル（例、アセトニトリル）、ケトン（アセトン）などが挙げられる。好ましくは、アルコール（例、メタノール、エタノール、２−プロパノール、１−ブタノール、１−メトキシ−２−プロパノール、ｔ−ブタノール）の溶媒和物である。これらの溶媒は、前記化合物の合成時に用いられる反応溶媒であっても、合成後の晶析精製の際に用いられる溶媒であってもよく、又はこれらの混合であってもよい。
【０８７６】
また、２種類以上の溶媒を同時に含んでもよいし、水と溶媒を含む形（例えば、水とアルコール（例えば、メタノール、エタノール、ｔ−ブタノールなど）など）であってもよい。
【０８７７】
なお、前記一般式（Ａ１）、（Ａ２）、（Ａ１．１）又は（Ａ１．２）で表される構造を有する化合物を、水や溶媒、塩を含まない形態で添加しても、本発明における樹脂組成物又はアクリル樹脂フィルム中において、水和物、溶媒和物又は塩を形成してもよい。
【０８７８】
前記一般式（Ａ１）、（Ａ２）、（Ａ１．１）又は（Ａ１．２）で表される構造を有する化合物の分子量は特に制限はないが、小さいほど樹脂との相溶性に優れ、大きいほど環境湿度の変化に対する光学値の変動抑制効果が高いため、１５０〜２０００であることが好ましく、２００〜１５００であることがより好ましく、３００〜１０００であることがより好ましい。
【０８７９】
また、本発明に係る含窒素複素環化合物は、下記一般式（Ａ３）で表される構造を有する化合物であることがより好ましい。
【０８８０】
【化１６】
2020149206.tif 000019
【０８８１】
（式中Ａはピラゾール環を表し、Ａｒ１及びＡｒ２はそれぞれ芳香族炭化水素環又は芳香族複素環を表し、置換基を有してもよい。Ｒ１は水素原子、アルキル基、アシル基、スルホニル基、アルキルオキシカルボニル基、又はアリールオキシカルボニル基を表し、ｑは１〜２の整数を表し、ｎ及びｍは１〜３の整数を表す。）
Ａｒ１及びＡｒ２で表される芳香族炭化水素環又は芳香族複素環は、それぞれ一般式（Ａ１）で挙げた５員若しくは６員の芳香族炭化水素環又は芳香族複素環であることが好ましい。また、Ａｒ１及びＡｒ２の置換基としては、前記一般式（Ａ１）で表される構造を有する化合物で示したのと同様な置換基が挙げられる。
【０８８２】
Ｒ１の具体例としては、ハロゲン原子（フッ素原子、塩素原子、臭素原子、ヨウ素原子等）、アルキル基（メチル基、エチル基、ｎ−プロピル基、イソプロピル基、ｔｅｒｔ−ブチル基、ｎ−オクチル基、２−エチルヘキシル基等）、アシル基（アセチル基、ピバロイルベンゾイル基等）、スルホニル基（例えば、メチルスルホニル基、エチルスルホニル基等）、アルキルオキシカルボニル基（例えば、メトキシカルボニル基）、アリールオキシカルボニル基（例えば、フェノキシカルボニル基等）等が挙げられる。
【０８８３】
ｑは１〜２の整数を表し、ｎ及びｍは１〜３の整数を表す。
【０８８４】
以下に、本発明に用いられる５員若しくは６員の芳香族炭化水素環又は芳香族複素環を有する化合物の具体例を例示する。中でも前記一般式（Ａ１）、（Ａ２）、（Ａ１．１）、（Ａ１．２）で表される構造を有する化合物、又は一般式（Ａ３）で表される構造を有する化合物であることが好ましい。本発明で用いることができる前記５員若しくは６員の芳香族炭化水素環又は芳香族複素環を有する化合物は、以下の具体例によって何ら限定されることはない。なお、前述のように、以下の具体例は互変異性体であってもよく、水和物、溶媒和物又は塩を形成していてもよい。
【０８８５】
【化１７】
2020149206.tif 000020
【０８８６】
【化１８】
2020149206.tif 000021
【０８８７】
【化１９】
2020149206.tif 000022
【０８８８】
【化２０】
2020149206.tif 000023
【０８８９】
【化２１】
2020149206.tif 000024
【０８９０】
【化２２】
2020149206.tif 000025
【０８９１】
【化２３】
2020149206.tif 000026
【０８９２】
【化２４】
2020149206.tif 000027
【０８９３】
【化２５】
2020149206.tif 000028
【０８９４】
【化２６】
2020149206.tif 000029
【０８９５】
【化２７】
2020149206.tif 000030
【０８９６】
【化２８】
2020149206.tif 000031
【０８９７】
【化２９】
2020149206.tif 000032
【０８９８】
【化３０】
2020149206.tif 000033
【０８９９】
【化３１】
2020149206.tif 000034
【０９００】
【化３２】
2020149206.tif 000035
【０９０１】
【化３３】
2020149206.tif 000036
【０９０２】
【化３４】
2020149206.tif 000037
【０９０３】
【化３５】
2020149206.tif 000038
【０９０４】
【化３６】
2020149206.tif 000039
【０９０５】
【化３７】
2020149206.tif 000040
【０９０６】
【化３８】
2020149206.tif 000041
【０９０７】
【化３９】
2020149206.tif 000042
【０９０８】
【化４０】
2020149206.tif 000043
【０９０９】
【化４１】
2020149206.tif 000044
【０９１０】
【化４２】
2020149206.tif 000045
【０９１１】
【化４３】
2020149206.tif 000046
【０９１２】
【化４４】
2020149206.tif 000047
【０９１３】
【化４５】
2020149206.tif 000048
【０９１４】
【化４６】
2020149206.tif 000049
【０９１５】
【化４７】
2020149206.tif 000050
【０９１６】
【化４８】
2020149206.tif 000051
【０９１７】
【化４９】
2020149206.tif 000052
【０９１８】
【化５０】
2020149206.tif 000053
【０９１９】
【化５１】
2020149206.tif 000054
【０９２０】
【化５２】
2020149206.tif 000055
【０９２１】
【化５３】
2020149206.tif 000056
【０９２２】
【化５４】
2020149206.tif 000057
【０９２３】
【化５５】
2020149206.tif 000058
【０９２４】
【化５６】
2020149206.tif 000059
【０９２５】
【化５７】
2020149206.tif 000060
【０９２６】
【化５８】
2020149206.tif 000061
【０９２７】
【化５９】
2020149206.tif 000062
【０９２８】
【化６０】
2020149206.tif 000063
【０９２９】
【化６１】
2020149206.tif 000064
【０９３０】
【化６２】
2020149206.tif 000065
【０９３１】
【化６３】
2020149206.tif 000066
【０９３２】
【化６４】
2020149206.tif 000067
【０９３３】
【化６５】
2020149206.tif 000068
【０９３４】
【化６６】
2020149206.tif 000069
【０９３５】
【化６７】
2020149206.tif 000070
【０９３６】
【化６８】
2020149206.tif 000071
【０９３７】
【化６９】
2020149206.tif 000072
【０９３８】
【化７０】
2020149206.tif 000073
【０９３９】
【化７１】
2020149206.tif 000074
【０９４０】
【化７２】
2020149206.tif 000075
【０９４１】
【化７３】
2020149206.tif 000076
【０９４２】
【化７４】
2020149206.tif 000077
【０９４３】
【化７５】
2020149206.tif 000078
【０９４４】
【化７６】
2020149206.tif 000079
【０９４５】
【化７７】
2020149206.tif 000080
【０９４６】
【化７８】
2020149206.tif 000081
【０９４７】
【化７９】
2020149206.tif 000082
【０９４８】
【化８０】
2020149206.tif 000083
【０９４９】
【化８１】
2020149206.tif 000084
【０９５０】
【化８２】
2020149206.tif 000085
【０９５１】
【化８３】
2020149206.tif 000086
【０９５２】
【化８４】
2020149206.tif 000087
【０９５３】
【化８５】
2020149206.tif 000088
【０９５４】
【化８６】
2020149206.tif 000089
【０９５５】
【化８７】
2020149206.tif 000090
【０９５６】
【化８８】
2020149206.tif 000091
【０９５７】
【化８９】
2020149206.tif 000092
【０９５８】
【化９０】
2020149206.tif 000093
【０９５９】
【化９１】
2020149206.tif 000094
【０９６０】
次に、前記一般式（Ａ１）で表される構造を有する化合物の合成方法について説明する。
【０９６１】
前記一般式（Ａ１）で表される構造を有する化合物は、公知の方法で合成することができる。前記一般式（Ａ１）で表される構造を有する化合物において、１，２，４−トリアゾール環を有する化合物は、いかなる原料を用いても構わないが、ニトリル誘導体又はイミノエーテル誘導体と、ヒドラジド誘導体を反応させる方法が好ましい。反応に用いる溶媒としては、原料と反応しないと溶媒であれば、いかなる溶媒でも構わないが、エステル系（例えば、酢酸エチル、酢酸メチル等）、アミド系（ジメチルホルムアミド、ジメチルアセトアミド等）、エーテル系（エチレングリコールジメチルエーテル等）、アルコール系（例えば、メタノール、エタノール、プロパノール、イソプロパノール、ｎ−ブタノール、２−ブタノール、エチレングリコール、エチレングリコールモノメチルエーテル等）、芳香族炭化水素系（例えば、トルエン、キシレン等）、水を挙げられることができる。使用する溶媒として、好ましくは、アルコール系溶媒である。また、これらの溶媒は、混合して用いても良い。
【０９６２】
溶媒の使用量は、特に制限はないが、使用するヒドラジド誘導体の質量に対して、０．５〜３０倍量の範囲内であることが好ましく、さらに好ましくは、１．０〜２５倍量であり、特に好ましくは、３．０〜２０倍量の範囲内である。
【０９６３】
ニトリル誘導体とヒドラジド誘導体を反応させる場合、触媒を使用しなくても構わないが、反応を加速させるために触媒を使用する方が好ましい。使用する触媒としては、酸を用いても良く、塩基を用いても良い。酸としては、塩酸、硫酸、硝酸、酢酸等が挙げられ、好ましくは塩酸である。酸は、水に希釈して添加しても良く、ガスを系中に吹き込む方法で添加しても良い。塩基としては、無機塩基（炭酸カリウム、炭酸ナトリウム、炭酸水素カリウム、炭酸水素ナトリウム、水酸化カリウム、水酸化ナトリウム等）及び有機塩基（ナトリウムメチラート、ナトリウムエチラート、カリウムメチラート、カリウムエチラート、ナトリウムブチラート、カリウムブチラート、ジイソプロピルエチルアミン、Ｎ，Ｎ′−ジメチルアミノピリジン、１，４−ジアザビシクロ［２．２．２］オクタン、Ｎ−メチルモルホリン、イミダゾール、Ｎ−メチルイミダゾール、ピリジン等）のいずれを用いて良く、無機塩基としては、炭酸カリウムが好ましく、有機塩基としては、ナトリウムエチラート、ナトリウムエチラート、ナトリウムブチラートが好ましい。無機塩基は、粉体のまま添加しても良く、溶媒に分散させた状態で添加しても良い。また、有機塩基は、溶媒に溶解した状態（例えば、ナトリウムメチラートの２８％メタノール溶液等）で添加しても良い。
【０９６４】
触媒の使用量は、反応が進行する量であれば特に制限はないが、形成されるトリアゾール環に対して１．０〜５．０倍モルの範囲内が好ましく、さらに１．０５〜３．０倍モルの範囲内が好ましい。
【０９６５】
イミノエーテル誘導体とヒドラジド誘導体を反応させる場合は、触媒を用いる必要がなく、溶媒中で加熱することにより目的物を得ることができる。
【０９６６】
反応に用いる原料、溶媒及び触媒の添加方法は、特に制限がなく、触媒を最後に添加しても良く、溶媒を最後に添加しても良い。また、ニトリル誘導体を溶媒に分散若しくは溶解させ、触媒を添加した後、ヒドラジド誘導体を添加する方法も好ましい。
【０９６７】
反応中の溶液温度は、反応が進行する温度であればいかなる温度でも構わないが、好ましくは、０〜１５０℃の範囲内であり、さらに好ましくは、２０〜１４０℃の範囲内である。また、生成する水を除去しながら、反応を行っても良い。
【０９６８】
反応溶液の処理方法は、いかなる手段を用いても良いが、塩基を触媒として用いた場合は、反応溶液に酸を加えて中和する方法が好ましい。中和に用いる酸としては、例えば、塩酸、硫酸、硝酸又は酢酸等が挙げられるが、特に好ましくは酢酸である。中和に使用する酸の量は、反応溶液のｐＨが４〜９になる範囲であれば特に制限はないが、使用する塩基に対して、０．１〜３倍モルが好ましく、特に好ましくは、０．２〜１．５倍モルの範囲内である。
【０９６９】
反応溶液の処理方法として、適当な有機溶媒を用いて抽出する場合、抽出後に有機溶媒を水で洗浄した後、濃縮する方法が好ましい。ここでいう適当な有機溶媒とは、酢酸エチル、トルエン、ジクロロメタン、エーテル等非水溶性の溶媒、又は、前記非水溶性の溶媒とテトラヒドロフラン又はアルコール系溶媒との混合溶媒のことであり、好ましくは酢酸エチルである。
【０９７０】
一般式（Ａ１）で表される構造を有する化合物を晶析させる場合、特に制限はないが、中和した反応溶液に水を追加して晶析させる方法、若しくは、一般式（Ａ１）で表される構造を有する化合物が溶解した水溶液を中和して晶析させる方法が好ましい。
【０９７１】
例えば、例示化合物１は以下のスキームによって合成することができる。
【０９７２】
（例示化合物１の合成）
【化９２】
2020149206.tif 000095
【０９７３】
ｎ−ブタノール３５０ｍｌにベンゾニトリル７７．３ｇ（７５．０ｍｍｏｌ）、ベンゾイルヒドラジン３４．０ｇ（２５．０ｍｍｏｌ）、炭酸カリウム１０７．０ｇ（７７．４ｍｍｏｌ）を加え、窒素雰囲気下、１２０℃で２４時間撹拌した。反応液を室温まで冷却し、析出物を濾過後、濾液を減圧下で濃縮した。濃縮物にイソプロパノール２０ｍｌを加え、析出物を濾取した。濾取した析出物をメタノール８０ｍｌに溶解し、純水３００ｍｌを加え、溶液のｐＨが７になるまで酢酸を滴下した。析出した結晶を濾取後、純水で洗浄し、５０℃で送風乾燥することにより、例示化合物１を３８．６ｇ得た。収率は、ベンゾイルヒドラジン基準で７０％であった。
【０９７４】
得られた例示化合物１の１Ｈ−ＮＭＲスペクトルは以下のとおりである。
【０９７５】
１Ｈ−ＮＭＲ（４００ＭＨｚ、溶媒：重ＤＭＳＯ、基準：テトラメチルシラン）δ（ｐｐｍ）：７．５６〜７．４８（６Ｈ、ｍ）、７．６２〜７．６１（４Ｈ、ｍ）
（例示化合物６の合成）
例示化合物６は以下のスキームによって合成することができる。
【０９７６】
【化９３】
2020149206.tif 000096
【０９７７】
ｎ−ブタノール４０ｍｌに１，３−ジシアノベンゼン２．５ｇ（１９．５ｍｍｏｌ）、ベンゾイルヒドラジン７．９ｇ（５８．５ｍｍｏｌ）、炭酸カリウム９．０ｇ（６８．３ｍｍｏｌ）を加え、窒素雰囲気下、１２０℃で２４時間撹拌した。反応液を冷却後、純水４０ｍｌを加え、室温で３時間撹拌した後、析出した固体を濾別し、純水で洗浄した。得られた固体に水及び酢酸エチルを加えて分液し、有機層を純水で洗浄した。有機層を硫酸マグネシウムで乾燥し、溶媒を減圧留去した。得られた粗結晶をシリカゲルクロマトグラフィー（酢酸エチル／ヘプタン）で精製し、例示化合物６を５．５ｇ得た。収率は、１，３−ジシアノベンゼン基準で７７％であった。
【０９７８】
得られた例示化合物６の１Ｈ−ＮＭＲスペクトルは以下のとおりである。
【０９７９】
１Ｈ−ＮＭＲ（４００ＭＨｚ、溶媒：重ＤＭＳＯ、基準：テトラメチルシラン）δ（ｐｐｍ）：８．８３（１Ｈ、ｓ）、８．１６〜８．１１（６Ｈ、ｍ）、７．６７〜７．５４（７Ｈ、ｍ）
（例示化合物１７６の合成）
例示化合物１７６は以下のスキームによって合成することができる。
【０９８０】
【化９４】
2020149206.tif 000097
【０９８１】
脱水テトラヒドロフラン５２０ｍｌにアセトフェノン８０ｇ（０．６７ｍｏｌ）、イソフタル酸ジメチル５２ｇ（０．２７ｍｏｌ）を加え、窒素雰囲気下、氷水冷で撹拌しながら、ナトリウムアミド５２．３ｇ（１．３４ｍｏｌ）を少しずつ滴下した。氷水冷下で３時間撹拌した後、水冷下で１２時間撹拌した。反応液に濃硫酸を加えて中和した後、純水及び酢酸エチルを加えて分液し、有機層を純水で洗浄した。有機層を硫酸マグネシウムで乾燥し、溶媒を減圧留去した。得られた粗結晶にメタノールを加えて懸濁洗浄することにより、中間体Ａを５５．２ｇ得た。
【０９８２】
テトラヒドロフラン３００ｍｌ、エタノール２００ｍｌに中間体Ａ５５ｇ（０．１５ｍｏｌ）を加え、室温で撹拌しながら、ヒドラジン１水和物１８．６ｇ（０．３７ｍｏｌ）を少しずつ滴下した。滴下終了後、１２時間加熱還流した。反応液に純水及び酢酸エチルを加えて分液し、有機層を純水で洗浄した。有機層を硫酸マグネシウムで乾燥し、溶媒を減圧留去した。得られた粗結晶をシリカゲルクロマトグラフィー（酢酸エチル／ヘプタン）で精製することによって、例示化合物１７６を２７ｇ得た。
【０９８３】
得られた例示化合物１７６の１Ｈ−ＮＭＲスペクトルは以下のとおりである。なお、互変異性体の存在により、ケミカルシフトが複雑化するのを避けるために、測定溶媒にトリフルオロ酢酸を数滴加えて測定を行った。
【０９８４】
１Ｈ−ＮＭＲ（４００ＭＨｚ、溶媒：重ＤＭＳＯ、基準：テトラメチルシラン）δ（ｐｐｍ）：８．３４（１Ｈ、ｓ）、７．８７〜７．８１（６Ｈ、ｍ）、７．５５〜７．５１（１Ｈ、ｍ）、７．４８〜７．４４（４Ｈ、ｍ）、７．３６〜７．３３（２Ｈ、ｍ）、７．２９（１Ｈ、ｓ）
その他の化合物についても同様の方法によって合成が可能である。
【０９８５】
〈一般式（Ａ１）で表される構造を有する化合物の使用方法について〉
本発明に用いられる前記一般式（Ａ１）で表される構造を有する化合物は、適宜量を調整してアクリル樹脂フィルムに含有することができるが、添加量としてはアクリル樹脂フィルム中に、０．１〜１０質量％含むことが好ましく、特に、０．５〜５質量％含むことが好ましい。この範囲内であれば、本発明に係るアクリル樹脂フィルムの機械強度を損なうことなく、環境湿度の変化に依存した位相差の変動を低減することができる。
【０９８６】
また、前記一般式（Ａ１）で表される構造を有する化合物の添加方法としては、アクリル樹脂フィルムを形成する樹脂に粉体で添加しても良く、溶媒に溶解した後、アクリル樹脂フィルムを形成する樹脂に添加しても良い。
【０９８７】
（７）有機エステル
本発明に係るアクリル樹脂フィルムは、可塑剤として以下の有機エステルを用いることが、成型性や寸法安定性の観点から好ましい。
【０９８８】
有機エステルは、融点が−６０〜１２０℃の範囲内である化合物であることが好ましく、かつ示差熱・熱重量測定による１％質量減少温度Ｔｄ１が１００〜３５０℃の範囲内である有機エステルであることが好ましい。有機エステルとしては、特に限定されるものではないが、当該有機エステルが、糖エステル、重縮合エステル、及び多価アルコールエステルから選択される少なくとも１種であることが好ましく、前記重縮合エステルは、構造中に窒素原子を含まないエステルであることが好ましい。
【０９８９】
（有機エステルの融点の測定）
融点の測定は、セイコーインスツル製示差熱・熱重量同時測定装置、ＥＸＳＴＡＲ６２２０ＴＧ／ＤＴＡを用いて測定した。アルミパンに試料化合物を１０ｍｇ入れて、１０℃／ｍｉｎで３０〜３５０℃、３５０〜３０℃に温度を変化させたときの吸熱・発熱ピークから融点を求めた。融点が０℃以下の化合物を測定するときは５℃／ｍｉｎで−５０〜３０℃、３０〜−５０℃までの温度の吸熱・発熱ピークから融点を求めた。
【０９９０】
本発明に用いられる有機エステルは、本発明の効果を呈するのに、融点が−６０〜１２０℃の範囲内であることが必要であり、好ましくは、−４５〜９０℃の範囲内である。
【０９９１】
有機エステルの融点が−６０〜１２０℃の範囲内であると、製造ライン中で飛散し、かつ冷却された後液状化しやすいため、本発明の効果発現の観点からこの範囲内であることが好ましい。
【０９９２】
（有機エステルの１％質量減少温度の測定）
有機エステルの１％質量減少温度Ｔｄ１の測定は、例えば、セイコーインスツル製示差熱・熱重量同時測定装置、ＥＸＳＴＡＲ６２００ＴＧ／ＤＴＡによって、アルミパンに試料化合物を１０ｍｇ入れて、５０℃／ｍｉｎで１００℃まで昇温した後、４０分間そのまま加熱し、その後、１０℃／ｍｉｎで４００℃まで昇温しながら質量変動をモニターし、質量が１質量％減少したときの温度を、１％質量減少温度とする。なお、測定は乾燥空気（露点−３０℃）下で測定する。
【０９９３】
本発明に用いられる有機エステルは、本発明の効果を呈するのに、１％質量減少温度が、１００〜３００℃の範囲内であることが好ましく、より好ましくは２００〜２７０℃の範囲内である。
【０９９４】
有機エステルの１％質量減少温度が１００℃以上であると、飛散、冷却後液状化したときの粘度が適度であり、含窒素複素環化合物の飛散物の嵩高さを小さくすることができ、１％質量減少温度が３５０℃以下であると、当該含窒素複素環化合物の飛散物の嵩高さを小さくするのに必要な量が飛散して、十分な効果を得ることができる。
【０９９５】
以下、本発明に好ましく用いられる有機エステルとして、糖エステル、重縮合エステル、及び多価アルコールエステルについて説明する。
【０９９６】
本発明では以下の好ましい有機エステルの中から、上記融点及び１％質量減少温度Ｔｄ１が本発明の範囲内である化合物を、適宜選択して用いることができる。
【０９９７】
（７−１）糖エステル
本発明に用いられる糖エステルとしては、ピラノース環又はフラノース環の少なくとも１種を１個以上１２個以下有しその構造のＯＨ基の全て若しくは一部をエステル化した糖エステルであることが好ましい。
【０９９８】
本発明に用いられる糖エステルとは、フラノース環又はピラノース環の少なくともいずれかを含む化合物であり、単糖であっても、糖構造が２〜１２個連結した多糖であってもよい。そして、糖エステルは、糖構造が有するＯＨ基の少なくとも一つがエステル化された化合物が好ましい。本発明に係る糖エステルにおいては、平均エステル置換度が、４．０〜８．０の範囲内であることが好ましく、５．０〜７．５の範囲内であることがより好ましい。
【０９９９】
本発明に用いられる糖エステルとしては、特に制限はないが、下記一般式（Ｂ）で表される糖エステルを挙げることができる。
【１０００】
一般式（Ｂ）
（ＨＯ）ｍ−Ｇ−（Ｏ−Ｃ（＝Ｏ）−Ｒ２）ｎ
上記一般式（Ｂ）において、Ｇは、単糖類又は二糖類の残基を表し、Ｒ２は、脂肪族基又は芳香族基を表し、ｍは、単糖類又は二糖類の残基に直接結合しているヒドロキシ基の数の合計であり、ｎは、単糖類又は二糖類の残基に直接結合している−（Ｏ−Ｃ（＝Ｏ）−Ｒ２）基の数の合計であり、３≦ｍ＋ｎ≦８であり、ｎ≠０である。
【１００１】
一般式（Ｂ）で表される構造を有する糖エステルは、ヒドロキシ基の数（ｍ）、−（Ｏ−Ｃ（＝Ｏ）−Ｒ２）基の数（ｎ）が固定された単一種の化合物として単離することは困難であり、式中のｍ、ｎの異なる成分が数種類混合された化合物となることが知られている。したがって、ヒドロキシ基の数（ｍ）、−（Ｏ−Ｃ（＝Ｏ）−Ｒ２）基の数（ｎ）が各々変化した混合物としての性能が重要であり、本発明に係るアクリル樹脂フィルムの場合、平均エステル置換度が、５．０〜７．５の範囲内である糖エステルが好ましい。
【１００２】
上記一般式（Ｂ）において、Ｇは単糖類又は二糖類の残基を表す。単糖類の具体例としては、例えばアロース、アルトロース、グルコース、マンノース、グロース、イドース、ガラクトース、タロース、リボース、アラビノース、キシロース、リキソースなどが挙げられる。
【１００３】
以下に、一般式（Ｂ）で表される糖エステルの単糖類残基を有する化合物の具体例を示すが、本発明はこれら例示する化合物に限定されるものではない。
【１００４】
【化９５】
2020149206.tif 000098
【１００５】
また、二糖類残基の具体例としては、例えば、トレハロース、スクロース、マルトース、セロビオース、ゲンチオビオース、ラクトース、イソトレハロース等が挙げられる。
【１００６】
以下に、一般式（Ｂ）で表される糖エステルの二糖類残基を有する化合物の具体例を示すが、本発明はこれら例示する化合物に限定されるものではない。
【１００７】
【化９６】
2020149206.tif 000099
【１００８】
一般式（Ｂ）において、Ｒ２は、脂肪族基又は芳香族基を表す。ここで、脂肪族基及び芳香族基は、それぞれ独立に置換基を有していてもよい。
【１００９】
また、一般式（Ｂ）において、ｍは、単糖類又は二糖類の残基に直接結合しているヒドロキシ基の数の合計であり、ｎは、単糖類又は二糖類の残基に直接結合している−（Ｏ−Ｃ（＝Ｏ）−Ｒ２）基の数の合計である。そして、３≦ｍ＋ｎ≦８であることが必要であり、４≦ｍ＋ｎ≦８であることが好ましい。また、ｎ≠０である。なお、ｎが２以上である場合、−（Ｏ−Ｃ（＝Ｏ）−Ｒ２）基は互いに同じでもよいし異なっていてもよい。
【１０１０】
Ｒ２の定義における脂肪族基は、直鎖であっても、分岐であっても、環状であってもよく、炭素数１〜２５のものが好ましく、１〜２０のものがより好ましく、２〜１５のものが特に好ましい。脂肪族基の具体例としては、例えば、メチル、エチル、ｎ−プロピル、ｉｓｏ−プロピル、シクロプロピル、ｎ−ブチル、ｉｓｏ−ブチル、ｔｅｒｔ−ブチル、アミル、ｉｓｏ−アミル、ｔｅｒｔ−アミル、ｎ−ヘキシル、シクロヘキシル、ｎ−ヘプチル、ｎ−オクチル、ビシクロオクチル、アダマンチル、ｎ−デシル、ｔｅｒｔ−オクチル、ドデシル、ヘキサデシル、オクタデシル、ジデシル等の各基が挙げられる。
【１０１１】
また、Ｒ２の定義における芳香族基は、芳香族炭化水素基でもよいし、芳香族複素環基でもよく、より好ましくは芳香族炭化水素基である。芳香族炭化水素基としては、炭素数が６〜２４のものが好ましく、６〜１２のものがさらに好ましい。芳香族炭化水素基の具体例としては、例えば、ベンゼン、ナフタレン、アントラセン、ビフェニル、ターフェニル等の各環が挙げられる。芳香族炭化水素基としては、ベンゼン環、ナフタレン環、ビフェニル環が特に好ましい。芳香族複素環基としては、酸素原子、窒素原子又は硫黄原子のうち少なくとも一つを含む環が好ましい。複素環の具体例としては、例えば、フラン、ピロール、チオフェン、イミダゾール、ピラゾール、ピリジン、ピラジン、ピリダジン、トリアゾール、トリアジン、インドール、インダゾール、プリン、チアゾリン、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンズイミダゾール、ベンズオキサゾール、ベンズチアゾール、ベンゾトリアゾール、テトラザインデン等の各環が挙げられる。芳香族複素環基としては、ピリジン環、トリアジン環、キノリン環が特に好ましい。
【１０１２】
次に、一般式（Ｂ）で表される糖エステルの好ましい例を下記に示すが、本発明はこれらの例示する化合物に限定されるものではない。下記例示化合物はいずれも融点及び１％質量減少温度Ｔｄ１が、本発明の範囲内である。
【１０１３】
糖エステルは一つの分子中に二つ以上の異なった置換基を含有していても良く、芳香族置換基と脂肪族置換基を１分子内に含有、異なる二つ以上の芳香族置換基を１分子内に含有、異なる二つ以上の脂肪族置換基を１分子内に含有することができる。
【１０１４】
また、２種類以上の糖エステルを混合して含有することも好ましい。芳香族置換基を含有する糖エステルと、脂肪族置換基を含有する糖エステルを同時に含有することも好ましい。
【１０１５】
【化９７】
2020149206.tif 000100
【１０１６】
【化９８】
2020149206.tif 000101
【１０１７】
〈合成例：一般式（Ｂ）で表される糖エステルの合成例〉
以下に、本発明に好適に用いることのできる糖エステルの合成の一例を示す。
【１０１８】
【化９９】
2020149206.tif 000102
【１０１９】
撹拌装置、還流冷却器、温度計及び窒素ガス導入管を備えた四頭コルベンに、ショ糖を３４．２ｇ（０．１モル）、無水安息香酸を１８０．８ｇ（０．８モル）、ピリジンを３７９．７ｇ（４．８モル）、それぞれ仕込み、撹拌下で窒素ガス導入管から窒素ガスをバブリングさせながら昇温し、７０℃で５時間エステル化反応を行った。次に、コルベン内を４×１０２Ｐａ以下に減圧し、６０℃で過剰のピリジンを留去した後に、コルベン内を１．３×１０Ｐａ以下に減圧し、１２０℃まで昇温させ、無水安息香酸、生成した安息香酸の大部分を留去した。そして、次にトルエンを１Ｌ、０．５質量％の炭酸ナトリウム水溶液を３００ｇ添加し、５０℃で３０分間撹拌した後、静置して、トルエン層を分取した。最後に、分取したトルエン層に水を１００ｇ添加し、常温で３０分間水洗した後、トルエン層を分取し、減圧下（４×１０２Ｐａ以下）、６０℃でトルエンを留去させ、化合物Ａ−１、Ａ−２、Ａ−３、Ａ−４及びＡ−５の混合物を得た。得られた混合物をＨＰＬＣ及びＬＣ−ＭＡＳＳで解析したところ、Ａ−１が７質量％、Ａ−２が５８質量％、Ａ−３が２３質量％、Ａ−４が９質量％、Ａ−５が３質量％で、糖エステルの平均エステル置換度が、６．５７であった。なお、得られた混合物の一部をシリカゲルカラムクロマトグラフィーにより精製することで、それぞれ純度１００％のＡ−１、Ａ−２、Ａ−３、Ａ−４及びＡ−５を得た。
【１０２０】
当該糖エステルの添加量は、アクリル樹脂に対して０．１〜２０質量％の範囲で添加することが好ましく、１〜１５質量％の範囲で添加することがより好ましい。
【１０２１】
（７−２）重縮合エステル
本発明に係るアクリル樹脂フィルムにおいては、有機エステルとして、下記一般式（Ｃ）で表される構造を有する重縮合エステルを用いることが、温湿度変化に対する寸法安定性の観点から好ましい。
【１０２２】
当該重縮合エステルはその可塑的な効果から、本発明に係るアクリル樹脂フィルムにおいては、１〜３０質量％の範囲で含有することが好ましく、５〜２０質量％の範囲で含有することがより好ましい。
【１０２３】
一般式（Ｃ）
Ｂ３−（Ｇ２−Ａ）ｎ−Ｇ２−Ｂ４
上記一般式（Ｃ）において、Ｂ３及びＢ４は、それぞれ独立に脂肪族又は芳香族モノカルボン酸残基、若しくはヒドロキシ基を表す。Ｇ２は、炭素数２〜１２のアルキレングリコール残基、炭素数６〜１２のアリールグリコール残基又は炭素数が４〜１２のオキシアルキレングリコール残基を表す。Ａは、炭素数４〜１２のアルキレンジカルボン酸残基又は炭素数６〜１２のアリールジカルボン酸残基を表す。ｎは１以上の整数を表す。
【１０２４】
本発明において、重縮合エステルは、ジカルボン酸とジオールを反応させて得られる繰り返し単位を含む重縮合エステルであり、Ａは重縮合エステル中のカルボン酸残基を表し、Ｇ２はアルコール残基を表す。
【１０２５】
重縮合エステルを構成するジカルボン酸は、芳香族ジカルボン酸、脂肪族ジカルボン酸又は脂環式ジカルボン酸であり、好ましくは芳香族ジカルボン酸である。ジカルボン酸は、１種類であっても、２種類以上の混合物であってもよい。特に芳香族、脂肪族を混合させることが好ましい。
【１０２６】
重縮合エステルを構成するジオールは、芳香族ジオール、脂肪族ジオール又は脂環式ジオールであり、好ましくは脂肪族ジオールであり、より好ましくは炭素数１〜４のジオールである。ジオールは、１種類であっても、２種類以上の混合物であってもよい。
【１０２７】
中でも、少なくとも芳香族ジカルボン酸を含むジカルボン酸と、炭素数１〜８のジオールとを反応させて得られる繰り返し単位を含むことが好ましく、芳香族ジカルボン酸と脂肪族ジカルボン酸とを含むジカルボン酸と、炭素数１〜８のジオールとを反応させて得られる繰り返し単位を含むことがより好ましい。
【１０２８】
重縮合エステルの分子の両末端は、封止されていても、封止されていなくてもよい。
【１０２９】
一般式（Ｃ）のＡを構成するアルキレンジカルボン酸の具体例としては、１，２−エタンジカルボン酸（コハク酸）、１，３−プロパンジカルボン酸（グルタル酸）、１，４−ブタンジカルボン酸（アジピン酸）、１，５−ペンタンジカルボン酸（ピメリン酸）、１，８−オクタンジカルボン酸（セバシン酸）などから誘導される２価の基が含まれる。Ａを構成するアルケニレンジカルボン酸の具体例としては、マレイン酸、フマル酸などが挙げられる。Ａを構成するアリールジカルボン酸の具体例としては、１，２−ベンゼンジカルボン酸（フタル酸）、１，３−ベンゼンジカルボン酸、１，４−ベンゼンジカルボン酸、１，５−ナフタレンジカルボン酸などが挙げられる。
【１０３０】
Ａは、１種類であっても、２種類以上が組み合わされてもよい。中でも、Ａは、炭素原子数４〜１２のアルキレンジカルボン酸と炭素原子数８〜１２のアリールジカルボン酸との組み合わせが好ましい。
【１０３１】
一般式（Ｃ）中のＧ２は、炭素原子数２〜１２のアルキレングリコールから誘導される２価の基、炭素原子数６〜１２のアリールグリコールから誘導される２価の基、又は炭素原子数４〜１２のオキシアルキレングリコールから誘導される２価の基を表す。
【１０３２】
Ｇ２における炭素原子数２〜１２のアルキレングリコールから誘導される２価の基の例には、エチレングリコール、１，２−プロピレングリコール、１，３−プロピレングリコール、１，２−ブタンジオール、１，３−ブタンジオール、１，２−プロパンジオール、２−メチル−１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロールペンタン）、２−ｎ−ブチル−２−エチル−１，３−プロパンジオール（３，３−ジメチロールヘプタン）、３−メチル−１，５−ペンタンジオール、１，６−ヘキサンジオール、２，２，４−トリメチル−１，３−ペンタンジオール、２−エチル−１，３−ヘキサンジオール、２−メチル−１，８−オクタンジオール、１，９−ノナンジオール、１，１０−デカンジオール、及び１，１２−オクタデカンジオール等から誘導される２価の基が含まれる。
【１０３３】
Ｇ２における炭素原子数６〜１２のアリールグリコールから誘導される２価の基の例には、１，２−ジヒドロキシベンゼン（カテコール）、１，３−ジヒドロキシベンゼン（レゾルシノール）、１，４−ジヒドロキシベンゼン（ヒドロキノン）などから誘導される２価の基が含まれる。Ｇにおける炭素原子数が４〜１２のオキシアルキレングリコールから誘導される２価の基の例には、ジエチレングルコール、トリエチレングリコール、テトラエチレングリコール、ジプロピレングリコール、トリプロピレングリコールなどから誘導される２価の基が含まれる。
【１０３４】
Ｇ２は、１種類であっても、２種類以上が組み合わされてもよい。中でも、Ｇ２は、炭素原子数２〜１２のアルキレングリコールから誘導される２価の基が好ましく、２〜５がさらに好ましく、２〜４が最も好ましい。
【１０３５】
一般式（Ｃ）におけるＢ３及びＢ４は、各々芳香環含有モノカルボン酸又は脂肪族モノカルボン酸から誘導される１価の基、若しくはヒドロキシ基である。
【１０３６】
芳香環含有モノカルボン酸から誘導される１価の基における芳香環含有モノカルボン酸は、分子内に芳香環を含有するカルボン酸であり、芳香環がカルボキシ基と直接結合したものだけでなく、芳香環がアルキレン基などを介してカルボキシ基と結合したものも含む。芳香環含有モノカルボン酸から誘導される１価の基の例には、安息香酸、パラターシャリブチル安息香酸、オルソトルイル酸、メタトルイル酸、パラトルイル酸、ジメチル安息香酸、エチル安息香酸、ノルマルプロピル安息香酸、アミノ安息香酸、アセトキシ安息香酸、フェニル酢酸、３−フェニルプロピオン酸などから誘導される１価の基が含まれる。中でも安息香酸、パラトルイル酸が好ましい。
【１０３７】
脂肪族モノカルボン酸から誘導される１価の基の例には、酢酸、プロピオン酸、ブタン酸、カプリル酸、カプロン酸、デカン酸、ドデカン酸、ステアリン酸、オレイン酸などから誘導される１価の基が含まれる。中でも、アルキル部分の炭素原子数が１〜３であるアルキルモノカルボン酸から誘導される１価の基が好ましく、アセチル基（酢酸から誘導される１価の基）がより好ましい。
【１０３８】
本発明に用いられる重縮合エステルの重量平均分子量は、５００〜３０００の範囲であることが好ましく、６００〜２０００の範囲であることがより好ましい。重量平均分子量は前記ゲルパーミエーションクロマトグラフィー（ＧＰＣ）によって測定することができる。
【１０３９】
以下、一般式（Ｃ）で表される構造を有する重縮合エステルの具体例を示すが、これに限定されるものではない。下記例示化合物はいずれも融点及び１％質量減少温度Ｔｄ１が、本発明の範囲内である。
【１０４０】
【化１００】
2020149206.tif 000103
【１０４１】
【化１０１】
2020149206.tif 000104
【１０４２】
【化１０２】
2020149206.tif 000105
【１０４３】
以下、上記説明した重縮合エステルの具体的な合成例について記載する。
【１０４４】
〈重縮合エステルＰ１〉
エチレングリコール１８０ｇ、無水フタル酸２７８ｇ、アジピン酸９１ｇ、安息香酸６１０ｇ、エステル化触媒としてテトライソプロピルチタネート０．１９１ｇを、温度計、撹拌器、緩急冷却管を備えた２Ｌの四つ口フラスコに仕込み、窒素気流中２３０℃になるまで、撹拌しながら徐々に昇温する。重合度を観察しながら脱水縮合反応させた。反応終了後２００℃で未反応のエチレングリコールを減圧留去することにより、重縮合エステルＰ１を得た。酸価０．２０、数平均分子量４５０であった。
【１０４５】
〈重縮合エステルＰ２〉
１，２−プロピレングリコール２５１ｇ、無水フタル酸１０３ｇ、アジピン酸２４４ｇ、安息香酸６１０ｇ、エステル化触媒としてテトライソプロピルチタネート０．１９１ｇを、温度計、撹拌器、緩急冷却管を備えた２Ｌの四つ口フラスコに仕込み、窒素気流中２３０℃になるまで、撹拌しながら徐々に昇温する。重合度を観察しながら脱水縮合反応させた。反応終了後２００℃で未反応の１，２−プロピレングリコールを減圧留去することにより、下記重縮合エステルＰ２を得た。酸価０．１０、数平均分子量４５０であった。
【１０４６】
【化１０３】
2020149206.tif 000106
【１０４７】
〈重縮合エステルＰ３〉
１，４−ブタンジオール３３０ｇ、無水フタル酸２４４ｇ、アジピン酸１０３ｇ、安息香酸６１０ｇ、エステル化触媒としてテトライソプロピルチタネート０．１９１ｇを、温度計、撹拌器、緩急冷却管を備えた２Ｌの四つ口フラスコに仕込み、窒素気流中２３０℃になるまで、撹拌しながら徐々に昇温する。重合度を観察しながら脱水縮合反応させた。反応終了後２００℃で未反応の１，４−ブタンジオールを減圧留去することにより、重縮合エステルＰ３を得た。酸価０．５０、数平均分子量２０００であった。
【１０４８】
〈重縮合エステルＰ４〉
１，２−プロピレングリコール２５１ｇ、テレフタル酸３５４ｇ、安息香酸６１０ｇ、エステル化触媒としてテトライソプロピルチタネート０．１９１ｇを、温度計、撹拌器、緩急冷却管を備えた２Ｌの四つ口フラスコに仕込み、窒素気流中２３０℃になるまで、撹拌しながら徐々に昇温する。重合度を観察しながら脱水縮合反応させた。反応終了後２００℃で未反応の１，２−プロピレングリコールを減圧留去することにより、重縮合エステルＰ４を得た。酸価０．１０、数平均分子量４００であった。
【１０４９】
〈重縮合エステルＰ５〉
１，２−プロピレングリコール２５１ｇ、テレフタル酸３５４ｇ、ｐ−トロイル酸６８０ｇ、エステル化触媒としてテトライソプロピルチタネート０．１９１ｇを、温度計、撹拌器、緩急冷却管を備えた２Ｌの四つ口フラスコに仕込み、窒素気流中２３０℃になるまで、撹拌しながら徐々に昇温する。重合度を観察しながら脱水縮合反応させた。反応終了後２００℃で未反応の１，２−プロピレングリコールを減圧留去することにより、下記重縮合エステルＰ５を得た。酸価０．３０、数平均分子量４００であった。
【１０５０】
【化１０４】
2020149206.tif 000107
【１０５１】
〈重縮合エステルＰ６〉
１８０ｇの１，２−プロピレングリコール、２９２ｇのアジピン酸、エステル化触媒としてテトライソプロピルチタネート０．１９１ｇを、温度計、撹拌器、緩急冷却管を備えた２Ｌの四つ口フラスコに仕込み、窒素気流中２００℃になるまで、撹拌しながら徐々に昇温する。重合度を観察しながら脱水縮合反応させた。反応終了後２００℃で未反応の１，２−プロピレングリコールを減圧留去することにより、重縮合エステルＰ６を得た。酸価０．１０、数平均分子量４００であった。
【１０５２】
〈重縮合エステルＰ７〉
１８０ｇの１，２−プロピレングリコール、無水フタル酸２４４ｇ、アジピン酸１０３ｇ、エステル化触媒としてテトライソプロピルチタネート０．１９１ｇを、温度計、撹拌器、緩急冷却管を備えた２Ｌの四つ口フラスコに仕込み、窒素気流中２００℃になるまで、撹拌しながら徐々に昇温する。重合度を観察しながら脱水縮合反応させた。反応終了後２００℃で未反応の１，２−プロピレングリコールを減圧留去することにより、重縮合エステルＰ７を得た。酸価０．１０、数平均分子量３２０であった。
【１０５３】
〈重縮合エステルＰ８〉
エチレングリコール２５１ｇ、無水フタル酸２４４ｇ、コハク酸１２０ｇ、酢酸１５０ｇ、エステル化触媒としてテトライソプロピルチタネート０．１９１ｇを、温度計、撹拌器、緩急冷却管を備えた２Ｌの四つ口フラスコに仕込み、窒素気流中２００℃になるまで、撹拌しながら徐々に昇温する。重合度を観察しながら脱水縮合反応させた。反応終了後２００℃で未反応のエチレングリコールを減圧留去することにより、重縮合エステルＰ８を得た。酸価０．５０、数平均分子量１２００であった。
【１０５４】
〈重縮合エステルＰ９〉
上記重縮合エステルＰ２と同様の製造方法で、反応条件を変化させて、酸価０．１０、数平均分子量３１５の重縮合エステルＰ９を得た。
【１０５５】
（７−３）多価アルコールエステル
本発明に係るアクリル樹脂フィルムにおいては、多価アルコールエステルを含有することも好ましい。
【１０５６】
多価アルコールエステルは２価以上の脂肪族多価アルコールとモノカルボン酸のエステルよりなる化合物であり、分子内に芳香環又はシクロアルキル環を有することが好ましい。好ましくは２〜２０価の脂肪族多価アルコールエステルである。
【１０５７】
本発明に好ましく用いられる多価アルコールは次の一般式（Ｄ）で表される。
【１０５８】
一般式（Ｄ）
Ｒ１１−（ＯＨ）ｎ
ただし、Ｒ１１はｎ価の有機基、ｎは２以上の正の整数、ＯＨ基はアルコール性、及び／又はフェノール性ヒドロキシ基を表す。
【１０５９】
好ましい多価アルコールの例としては、例えば以下のようなものを挙げることができるが、本発明はこれらに限定されるものではない。
【１０６０】
アドニトール、アラビトール、エチレングリコール、ジエチレングリコール、トリエチレングリコール、テトラエチレングリコール、１，２−プロパンジオール、１，３−プロパンジオール、ジプロピレングリコール、トリプロピレングリコール、１，２−ブタンジオール、１，３−ブタンジオール、１，４−ブタンジオール、ジブチレングリコール、１，２，４−ブタントリオール、１，５−ペンタンジオール、１，６−ヘキサンジオール、ヘキサントリオール、ガラクチトール、マンニトール、３−メチルペンタン−１，３，５−トリオール、ピナコール、ソルビトール、トリメチロールプロパン、トリメチロールエタン、キシリトール等を挙げることができる。
【１０６１】
特に、トリエチレングリコール、テトラエチレングリコール、ジプロピレングリコール、トリプロピレングリコール、ソルビトール、トリメチロールプロパン、キシリトールが好ましい。
【１０６２】
多価アルコールエステルに用いられるモノカルボン酸としては、特に制限はなく、公知の脂肪族モノカルボン酸、脂環族モノカルボン酸、芳香族モノカルボン酸等を用いることができる。脂環族モノカルボン酸、芳香族モノカルボン酸を用いると透湿性、保留性を向上させる点で好ましい。
【１０６３】
好ましいモノカルボン酸の例としては以下のようなものを挙げることができるが、本発明はこれに限定されるものではない。
【１０６４】
脂肪族モノカルボン酸としては、炭素数１〜３２の直鎖又は側鎖を有する脂肪酸を好ましく用いることができる。炭素数は１〜２０であることがさらに好ましく、１〜１０であることが特に好ましい。酢酸を含有させるとセルロースアセテートとの相溶性が増すため好ましく、酢酸と他のモノカルボン酸を混合して用いることも好ましい。
【１０６５】
好ましい脂肪族モノカルボン酸としては、酢酸、プロピオン酸、酪酸、吉草酸、カプロン酸、エナント酸、カプリル酸、ペラルゴン酸、カプリン酸、２−エチル−ヘキサン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸等の飽和脂肪酸、ウンデシレン酸、オレイン酸、ソルビン酸、リノール酸、リノレン酸、アラキドン酸等の不飽和脂肪酸等を挙げることができる。
【１０６６】
好ましい脂環族モノカルボン酸の例としては、シクロペンタンカルボン酸、シクロヘキサンカルボン酸、シクロオクタンカルボン酸、又はそれらの誘導体を挙げることができる。
【１０６７】
好ましい芳香族モノカルボン酸の例としては、安息香酸、トルイル酸等の安息香酸のベンゼン環にアルキル基、メトキシ基又はエトキシ基などのアルコキシ基を１〜３個を導入したもの、ビフェニルカルボン酸、ナフタリンカルボン酸、テトラリンカルボン酸等のベンゼン環を２個以上有する芳香族モノカルボン酸、又はそれらの誘導体を挙げることができる。特に安息香酸が好ましい。
【１０６８】
多価アルコールエステルの分子量は特に制限はないが、３００〜１５００の範囲であることが好ましく、３５０〜７５０の範囲であることがさらに好ましい。分子量が大きい方が揮発し難くなるため好ましく、透湿性、セルロースアシレートとの相溶性の点では小さい方が好ましい。
【１０６９】
多価アルコールエステルに用いられるカルボン酸は１種類でもよいし、２種以上の混合であってもよい。また、多価アルコール中のＯＨ基は、全てエステル化してもよいし、一部をＯＨ基のままで残してもよい。
【１０７０】
以下に、多価アルコールエステルの具体的化合物を例示する。下記例示化合物はいずれも融点及び１％質量減少温度Ｔｄ１が、本発明の範囲内である。
【１０７１】
【化１０５】
2020149206.tif 000108
【１０７２】
【化１０６】
2020149206.tif 000109
【１０７３】
【化１０７】
2020149206.tif 000110
【１０７４】
【化１０８】
2020149206.tif 000111
【１０７５】
本発明に用いられる多価アルコールエステルは、アクリル樹脂フィルムに対して０．５〜５質量％の範囲で含有することが好ましく、１〜３質量％の範囲で含有することがより好ましく、１〜２質量％の範囲で含有することが特に好ましい。
【１０７６】
本発明に用いられる多価アルコールエステルは、従来公知の一般的な合成方法に従って合成することができる。
【１０７７】
（８）その他の可塑剤
（８−１）リン酸エステル
本発明に係るアクリル樹脂フィルムは、リン酸エステルを用いることができる。リン酸エステルとしては、トリアリールリン酸エステル、ジアリールリン酸エステル、モノアリールリン酸エステル、アリールホスホン酸化合物、アリールホスフィンオキシド化合物、縮合アリールリン酸エステル、ハロゲン化アルキルリン酸エステル、含ハロゲン縮合リン酸エステル、含ハロゲン縮合ホスホン酸エステル、含ハロゲン亜リン酸エステル等が挙げることができる。
【１０７８】
具体的なリン酸エステルとしては、トリフェニルホスフェート、９，１０−ジヒドロ−９−オキサ−１０−ホスファフェナンスレン−１０−オキシド、フェニルホスホン酸、トリス（β−クロロエチル）ホスフェート、トリス（ジクロロプロピル）ホスフェート、トリス（トリブロモネオペンチル）ホスフェート等が挙げられる。
【１０７９】
（８−２）グリコール酸のエステル類
また、本発明においては、多価アルコールエステル類の１種として、グリコール酸のエステル類（グリコレート化合物）を用いることができる。
【１０８０】
本発明に適用可能なグリコレート化合物としては、特に限定されないが、アルキルフタリルアルキルグリコレート類が好ましく用いることができる。
【１０８１】
アルキルフタリルアルキルグリコレート類としては、例えば、メチルフタリルメチルグリコレート、エチルフタリルエチルグリコレート、プロピルフタリルプロピルグリコレート、ブチルフタリルブチルグリコレート、オクチルフタリルオクチルグリコレート、メチルフタリルエチルグリコレート、エチルフタリルメチルグリコレート、エチルフタリルプロピルグリコレート、メチルフタリルブチルグリコレート、エチルフタリルブチルグリコレート、ブチルフタリルメチルグリコレート、ブチルフタリルエチルグリコレート、プロピルフタリルブチルグリコレート、ブチルフタリルプロピルグリコレート、メチルフタリルオクチルグリコレート、エチルフタリルオクチルグリコレート、オクチルフタリルメチルグリコレート、オクチルフタリルエチルグリコレート等が挙げられ、好ましくはエチルフタリルエチルグリコレートである。
【１０８２】
（９）紫外線吸収剤
本発明に係るアクリル樹脂フィルムは、紫外線吸収剤を含有することが耐光性を向上する観点から好ましい。紫外線吸収剤は４００ｎｍ以下の紫外線を吸収することで、耐光性を向上させることを目的としており、特に波長３７０ｎｍでの透過率が、２〜３０％の範囲であることが好ましく、より好ましくは４〜２０％の範囲、さらに好ましくは５〜１０％の範囲である。
【１０８３】
本発明で好ましく用いられる紫外線吸収剤は、含窒素複素環化合物であるベンゾトリアゾール系紫外線吸収剤、ベンゾフェノン系紫外線吸収剤、トリアジン系紫外線吸収剤であり、特に好ましくはベンゾトリアゾール系紫外線吸収剤及びベンゾフェノン系紫外線吸収剤である。
【１０８４】
例えば、５−クロロ−２−（３，５−ジ−ｓｅｃ−ブチル−２−ヒドロキシフェニル）−２Ｈ−ベンゾトリアゾール、（２−２Ｈ−ベンゾトリアゾール−２−イル）−６−（直鎖及び側鎖ドデシル）−４−メチルフェノール、２−ヒドロキシ−４−ベンジルオキシベンゾフェノン、２，４−ベンジルオキシベンゾフェノン等があり、また、チヌビン１０９、チヌビン１７１、チヌビン２３４、チヌビン３２６、チヌビン３２７、チヌビン３２８、チヌビン９２８等のチヌビン類があり、これらはいずれもＢＡＳＦジャパン（株）製の市販品であり好ましく使用できる。この中ではハロゲンフリーのものが好ましい。
【１０８５】
このほか、１，３，５−トリアジン環を有する化合物等の円盤状化合物も紫外線吸収剤として好ましく用いられる。
【１０８６】
本発明に係るアクリル樹脂フィルムは、紫外線吸収剤を２種以上含有することが好ましい。
【１０８７】
また、紫外線吸収剤としては高分子紫外線吸収剤も好ましく用いることができ、特に特開平６−１４８４３０号記載のポリマータイプの紫外線吸収剤が好ましく用いられる。また、紫外線吸収剤は、ハロゲン基を有していないことが好ましい。
さらに、紫外線吸収剤といわゆるＨＡＬＳ（ヒンダードアミン系安定剤）を併用することも好ましい。ＨＡＬＳの例としては、アデカスタブＬＡ−５２、同ＬＡ−５７、同ＬＡ−６３Ｐ、同ＬＡ−６８、同ＬＡ−７２、同ＬＡ−７７、同ＬＡ−８１（（株）ＡＤＥＫＡ製）、Ｔｉｎｕｖｉｎ  ＰＡ  １４４、Ｔｉｎｕｖｉｎ  ７６５、Ｔｉｎｕｖｉｎ  ７７０  ＤＦ、Ｔｉｎｕｖｉｎ  ＸＴ  ５５  ＦＢ、Ｃｈｉｍａｓｓｏｒｂ  ２０２０  ＦＤＬ、Ｃｈｉｍａｓｓｏｒｂ  ９４４  ＦＤＬ、Ｃｈｉｍａｓｓｏｒｂ  ９４４  ＬＤ、Ｔｉｎｕｖｉｎ  ６２２  ＳＦ（ＢＡＳＦジャパン（株）製）などが挙げられる。
【１０８８】
紫外線吸収剤の添加方法は、メタノール、エタノール、ブタノール等のアルコールやメチレンクロライド、酢酸メチル、アセトン、ジオキソラン等の有機溶媒又はこれらの混合溶媒に紫外線吸収剤を溶解してからドープに添加するか、又は直接ドープ組成中に添加してもよい。
【１０８９】
無機粉体のように有機溶媒に溶解しないものは、有機溶媒とセルロースアシレート中にディゾルバーやサンドミルを使用し、分散してからドープに添加する。
【１０９０】
紫外線吸収剤の使用量は、紫外線吸収剤の種類、使用条件等により一様ではないが、アクリル樹脂フィルムの乾燥膜厚が１５〜５０μｍの場合は、アクリル樹脂フィルムに対して０．５〜１０質量％の範囲が好ましく、０．６〜４質量％の範囲がさらに好ましい。
【１０９１】
（１０）酸化防止剤
酸化防止剤は劣化防止剤ともいわれる。高湿高温の状態に電子デバイスなどが置かれた場合には、アクリル樹脂フィルムの劣化が起こる場合がある。
【１０９２】
酸化防止剤は、例えば、アクリル樹脂フィルム中の残留溶媒量のハロゲンやリン酸系可塑剤のリン酸等によりアクリル樹脂フィルムが分解するのを遅らせたり、防いだりする役割を有するので、本発明に係るアクリル樹脂フィルム中に含有させるのが好ましい。
【１０９３】
このような酸化防止剤としては、ヒンダードフェノール系の化合物が好ましく用いられ、例えば、２，６−ジ−ｔ−ブチル−ｐ−クレゾール、ペンタエリスリチル−テトラキス〔３−（３，５−ジ−ｔ−ブチル−４−ヒドロキシフェニル）プロピオネート〕、トリエチレングリコール−ビス〔３−（３−ｔ−ブチル−５−メチル−４−ヒドロキシフェニル）プロピオネート〕、１，６−ヘキサンジオール−ビス〔３−（３，５−ジ−ｔ−ブチル−４−ヒドロキシフェニル）プロピオネート〕、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス〔３−（３，５−ジ−ｔ−ブチル−４−ヒドロキシフェニル）プロピオネート〕、オクタデシル−３−（３，５−ジ−ｔ−ブチル−４−ヒドロキシフェニル）プロピオネート、Ｎ，Ｎ′−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレート等を挙げることができる。
【１０９４】
特に、２，６−ジ−ｔ−ブチル−ｐ−クレゾール、ペンタエリスリチル−テトラキス〔３−（３，５−ジ−ｔ−ブチル−４−ヒドロキシフェニル）プロピオネート〕、トリエチレングリコール−ビス〔３−（３−ｔ−ブチル−５−メチル−４−ヒドロキシフェニル）プロピオネート〕が好ましい。また、例えば、Ｎ，Ｎ′−ビス〔３−（３，５−ジ−ｔ−ブチル−４−ヒドロキシフェニル）プロピオニル〕ヒドラジン等のヒドラジン系の金属不活性剤やトリス（２，４−ジ−ｔ−ブチルフェニル）ホスファイト等のリン系加工安定剤を併用してもよい。
【１０９５】
これらの化合物の添加量は、アクリル樹脂フィルムに対して質量割合で１ｐｐｍ〜１．０％の範囲が好ましく、１０〜１０００ｐｐｍの範囲がさらに好ましい。
特に、返材を利用する場合は熱履歴に伴う樹脂劣化の影響が大きくなるため、上記の酸化防止剤を使用することが好ましい。
【１０９６】
（１１）位相差制御剤
液晶表示装置等の画像表示装置の表示品質の向上のため、アクリル樹脂フィルム中に位相差制御剤を添加するか、配向膜を形成して液晶層を設け、偏光板保護フィルムと液晶層由来の位相差を複合化することにより、アクリル樹脂フィルムに光学補償能を付与することができる。
【１０９７】
位相差制御剤としては、欧州特許９１１６５６Ａ２号明細書に記載されているような、２以上の芳香族環を有する芳香族化合物、特開２００６−２０２５号公報に記載の棒状化合物等が挙げられる。また、２種類以上の芳香族化合物を併用してもよい。この芳香族化合物の芳香族環には、芳香族炭化水素環に加えて、芳香族性ヘテロ環を含む芳香族性ヘテロ環であることが好ましい。芳香族性ヘテロ環は、一般に不飽和ヘテロ環である。中でも、特開２００６−２０２６号公報に記載の１，３，５−トリアジン環が好ましい。
【１０９８】
なお、一般式（Ａ１）で表される構造を有する化合物は、位相差制御剤としても機能する。このため、一般式（Ａ１）で表される構造を有する化合物は、一つの化合物で位相差制御と湿度変動に対する光学値変動抑制の両方の機能を付与することができる。
【１０９９】
これらの位相差制御剤の添加量は、アクリル樹脂１００質量％に対して、０．５〜２０質量％の範囲内であることが好ましく、１〜１０質量％の範囲内であることがより好ましい。
【１１００】
（１２）剥離促進剤
アクリル樹脂フィルムの剥離抵抗を小さくする添加剤としては界面活性剤に効果の顕著なものが多く、好ましい剥離剤としてはリン酸エステル系の界面活性剤、カルボン酸又はカルボン酸塩系の界面活性剤、スルホン酸又はスルホン酸塩系の界面活性剤、硫酸エステル系の界面活性剤が効果的である。また上記界面活性剤の炭化水素鎖に結合している水素原子の一部をフッ素原子に置換したフッ素系界面活性剤も有効である。以下に剥離剤を例示する。
ＲＺ−１  Ｃ８Ｈ１７Ｏ−Ｐ（＝Ｏ）−（ＯＨ）２
ＲＺ−２  Ｃ１２Ｈ２５Ｏ−Ｐ（＝Ｏ）−（ＯＫ）２
ＲＺ−３  Ｃ１２Ｈ２５ＯＣＨ２ＣＨ２Ｏ−Ｐ（＝Ｏ）−（ＯＫ）２
ＲＺ−４  Ｃ１５Ｈ３１（ＯＣＨ２ＣＨ２）５Ｏ−Ｐ（＝Ｏ）−（ＯＫ）２
ＲＺ−５  ｛Ｃ１２Ｈ２５Ｏ（ＣＨ２ＣＨ２Ｏ）５｝２−Ｐ（＝Ｏ）−ＯＨ
ＲＺ−６  ｛Ｃ１８Ｈ３５（ＯＣＨ２ＣＨ２）８Ｏ｝２−Ｐ（＝Ｏ）−ＯＮＨ４
ＲＺ−７  （ｔ−Ｃ４Ｈ９）３−Ｃ６Ｈ２−ＯＣＨ２ＣＨ２Ｏ−Ｐ（＝Ｏ）−（ＯＫ）２ＲＺ−８  （ｉｓｏ−Ｃ９Ｈ１９−Ｃ６Ｈ４−Ｏ−（ＣＨ２ＣＨ２Ｏ）５−Ｐ（＝Ｏ）−（ＯＫ）（ＯＨ）
ＲＺ−９  Ｃ１２Ｈ２５ＳＯ３Ｎａ
ＲＺ−１０  Ｃ１２Ｈ２５ＯＳＯ３Ｎａ
ＲＺ−１１  Ｃ１７Ｈ３３ＣＯＯＨ
ＲＺ−１２  Ｃ１７Ｈ３３ＣＯＯＨ・Ｎ（ＣＨ２ＣＨ２ＯＨ）３
ＲＺ−１３  ｉｓｏ−Ｃ８Ｈ１７−Ｃ６Ｈ４−Ｏ−（ＣＨ２ＣＨ２Ｏ）３−（ＣＨ２）２ＳＯ３Ｎａ
ＲＺ−１４  （ｉｓｏ−Ｃ９Ｈ１９）２−Ｃ６Ｈ３−Ｏ−（ＣＨ２ＣＨ２Ｏ）３−（ＣＨ２）４ＳＯ３Ｎａ
ＲＺ−１５  トリイソプロピルナフタレンスルフォン酸ナトリウム
ＲＺ−１６  トリ−ｔ−ブチルナフタレンスルフォン酸ナトリウム
ＲＺ−１７  Ｃ１７Ｈ３３ＣＯＮ（ＣＨ３）ＣＨ２ＣＨ２ＳＯ３Ｎａ
ＲＺ−１８  Ｃ１２Ｈ２５−Ｃ６Ｈ４ＳＯ３・ＮＨ４
剥離促進剤の添加量はアクリル樹脂に対して０．０５〜５質量％が好ましく、０．１〜２質量％がさらに好ましく、０．１〜０．５質量％が最も好ましい。
【１１０１】
≪アクリル樹脂フィルムの物性≫
（１）アクリル樹脂フィルムの厚さ
本発明の出来上がり（乾燥後）のアクリル樹脂フィルムの厚さは、使用目的によって異なるが、通常５〜５００μｍの範囲であり、１０〜１５０μｍの範囲が好ましく、液晶表示装置用には２０〜１１０μｍであることが好ましく、最近の薄型化を考慮すると２０〜６０μｍの範囲であることが、特に好ましい。
【１１０２】
フィルム厚さの調製は、所望の厚さ及び本発明に厚さ分布になるように、ドープ中に含まれる固形分濃度、ダイの口金のスリット間隙、ダイからの押し出し圧力、金属支持体速度等を調節すればよい。以上のようにして得られたアクリル樹脂フィルムの幅は０．５〜４ｍの範囲が好ましく、より好ましくは０．６〜３ｍの範囲、さらに好ましくは０．８〜２．５ｍである。長さは１ロールあたり１００〜１００００ｍの範囲で巻き取るのが好ましく、より好ましくは５００〜９０００ｍの範囲であり、さらに好ましくは１０００〜８０００ｍの範囲である。
【１１０３】
（２）アクリル樹脂フィルムの光学特性
本発明に係るアクリル樹脂フィルムの好ましい光学特性は、フィルムの用途により異なる。偏光板保護フィルム用途の場合は、面内リターデーション（Ｒｏ）の絶対値は１０ｎｍ以下が好ましく、５ｎｍ以下がさらに好ましい。厚さ方向リターデーション（Ｒｔ）の絶対値も５０ｎｍ以下が好ましく、３５ｎｍ以下がさらに好ましく、１０ｎｍ以下が特に好ましい。
【１１０４】
アクリル樹脂フィルムを光学補償フィルム（位相差フィルム）として使用する場合は、位相差フィルムの種類によってＲｏやＲｔの範囲は異なり、多様なニーズがあるが、０ｎｍ≦Ｒｏ≦１００ｎｍ、４０ｎｍ≦Ｒｔ≦４００ｎｍであることが好ましい。ＴＮモードなら０ｎｍ≦Ｒｏ≦２０ｎｍ、４０ｎｍ≦Ｒｔ≦８０ｎｍ、ＩＰＳモードなら０ｎｍ≦Ｒｏ≦２０ｎｍ、−３０ｎｍ≦Ｒｔ≦３０ｎｍ、ＶＡモードなら２０ｎｍ≦Ｒｏ≦８０ｎｍ、８０ｎｍ≦Ｒｔ≦４００ｎｍがより好ましく、特にＶＡモードで好ましい範囲は、３０ｎｍ≦Ｒｏ≦７５ｎｍ、１２０ｎｍ≦Ｒｔ≦２５０ｎｍであり、一枚の位相差膜で補償する場合は、５０ｎｍ≦Ｒｏ≦７５ｎｍ、１８０ｎｍ≦Ｒｔ≦２５０ｎｍ、２枚の位相差膜で補償する場合は、３０ｎｍ≦Ｒｏ≦６０ｎｍ、８０ｎｍ≦Ｒｔ≦１４０ｎｍであることがＶＡモードの補償膜の場合、黒表示時のカラーシフト、コントラストの視野角依存性の点でより好ましい態様である。
【１１０５】
本発明に係るアクリル樹脂フィルムは使用するポリマー構造、添加剤の種類及び添加量、延伸倍率、剥離時の残留揮発分などの工程条件を適宜調節することで所望の光学特性を実現することができる。例えば剥離時の残留溶媒量を４０〜８５質量％内で調節することにより厚さ方向のリターデーションＲｔを１８０〜３００ｎｍに幅広く制御することも可能である。一般に剥離時の残留溶媒量が多いほど、Ｒｔは小さくなり、剥離時の残留溶媒量が少ないほどＲｔは大きくなる。例えば金属製の無端支持体上での乾燥時間を短くし、剥離時残留溶媒量を多くすることで、面配向を緩和させてＲｔを低くすることが自在にでき、工程条件を調節することにより様々な用途に応じた様々なリターデーションを発現することが可能である。
【１１０６】
（リターデーション、Ｒｏ、Ｒｔ）
本明細書において、Ｒｏ、Ｒｔは各々、波長λにおける面内のリターデーション及び厚さ方向のリターデーションを表す。ＲｏはＫＯＢＲＡ  ２１ＡＤＨ（王子計測機器（株）製）において波長λｎｍの光をフィルム法線方向に入射させて測定される。Ｒｔは前記Ｒｏ、面内の遅相軸（ＫＯＢＲＡ  ２１ＡＤＨにより判断される）を傾斜軸（回転軸）としてフィルム法線方向に対して＋４０°傾斜した方向から波長λｎｍの光を入射させて測定したリターデーション値、及び面内の遅相軸を傾斜軸（回転軸）としてフィルム法線方向に対して−４０°傾斜した方向から波長λｎｍの光を入射させて測定したリターデーション値の計三つの方向で測定したリターデーション値を基にＫＯＢＲＡ  ２１ＡＤＨが算出する。ここで平均屈折率の仮定値は  ポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについてはアッベ屈折計で測定することができる。これら平均屈折率の仮定値と膜厚を入力することで、ＫＯＢＲＡ  ２１ＡＤＨはｎｘ、ｎｙ、ｎｚを算出し下記式（ｉ）及び（ｉｉ）に基づいてリターデーションを計算する。
【１１０７】
式（ｉ）：Ｒｏ＝（ｎｘ−ｎｙ）×ｄ（ｎｍ）
式（ｉｉ）：Ｒｔ＝｛（ｎｘ＋ｎｙ）／２−ｎｚ｝×ｄ（ｎｍ）
（式中、Ｒｏはフィルム内の面内リターデーション値を表し、Ｒｔはフィルム内の厚さ方向のリターデーション値を表す。また、ｄは光学フィルムの厚さ（ｎｍ）を表し、ｎｘはフィルムの面内の最大の屈折率を表し、遅相軸方向の屈折率ともいう。ｎｙはフィルム面内で遅相軸に直角な方向の屈折率を表し、ｎｚは厚さ方向におけるフィルムの屈折率を表す。いずれも波長５９０ｎｍにおける測定値である。）
本発明に係るアクリル樹脂フィルムの光弾性率は１０×１０−１２／Pa以下が好ましく、より好ましくは３×１０−１２／Pa以下である。
【１１０８】
（３）全光線透過率及びヘイズ
本発明に係るアクリル樹脂フィルムは、高透明性であることが特徴であるが、２３℃・５５％ＲＨの環境下で調湿後測定される全光線透過率が８０％以上、好ましくは８５％以上、より好ましくは９０％以上、特に好ましくは９５％以上である。全光線透過率は、ＪＩＳ７５７３「プラスチック−全光線透過率及び全光線反射率の求め方」に従って測定することができる。
【１１０９】
本発明に係るアクリル樹脂フィルムの内部ヘイズは１％未満であることが好ましく、０．５％未満であることがより好ましい。ヘイズを１％未満とすることにより、フィルムの透明性がより高くなり、光学用途のフィルムとしてより用いやすくなるという利点がある。さらには、０．１％未満であると、液晶ディスプレイの偏光子の内側（２枚の偏光子で構成するクロスニコルの内側）のフィルムとして、光散乱による偏光解消を起こさないため、特に好ましく用いられる。
内部ヘイズの測定には、フィルムの表面散乱をキャンセルするためにフィルムと同等の屈折率を持つ液体を塗布し、平滑なガラスでカバーすることが通常行われる。測定は、試料フィルムを２３℃・５５％ＲＨの環境で５時間以上調湿した後、ヘイズ計（１００１ＤＰ型、日本電色工業（株）製）で行う。
全光線透過率、ヘイズ及び内部ヘイズは、基本的にはフィルム中の散乱物質を除去することで好ましい範囲に調節することができる。散乱物質とならないよう添加材料の屈折率をフィルムの樹脂に合わせこむことも好ましく実施される。表面散乱を起こさないようフィルムの表面を平滑に保つために、キャスティングベルトや接触する搬送ロールの表面粗度を調整したり、延伸による表面形状変化を延伸温度・倍率等で調整することも好ましく行われる。
【１１１０】
（４）イエローインデックス
本発明に係るアクリル樹脂フィルムのイエローインデックス（ＪＩＳ  Ｋ  ７３７３に規定）は３．０未満であることが好ましい。より好ましくは１．０未満である。また、フィルムを高温・高湿や、紫外線暴露下に保存した場合のイエローインデックスの変化量（いわゆるΔＹＩ）としては５．０未満が好ましい。
イエローインデックス及びΔＹＩを好ましい範囲に調節するため、紫外線吸収剤などの着色性添加剤の種類・量を調整したり、樹脂や添加剤の分解・反応性不純物を可能な限り低減したり、着色を防止するための酸化防止剤や紫外線吸収剤を添加することが好ましく実施される。
【１１１１】
（５）平衡含水率
本発明に係るアクリル樹脂フィルムは、２５℃、相対湿度６０％における平衡含水率が３％以下であることが好ましく、１％以下であることがより好ましい。平衡含水率を３％以下とすることにより、湿度変化に対応しやすく、光学特性や寸法がより変化しにくく好ましい。
【１１１２】
平衡含水率は、試料フィルムを２３℃、相対湿度２０％に調湿された部屋に４時間以上放置した後、２３℃８０％ＲＨに調湿された部屋に２４時間放置し、サンプルを微量水分計（例えば三菱化学（株）製、ＣＡ−２０型）を用いて、温度１５０℃で水分を乾燥・気化させた後、カールフィッシャー法により定量する。
【１１１３】
（６）透湿度
本発明に係るアクリル樹脂フィルムの透湿度（ＪＩＳ  Ｋ  ７１２９に規定）は２００ｇ／ｍ２・ｄ（４０℃・９０％ＲＨ）以下が好ましい。偏光子保護フィルムとしては、偏光子の水分を適度に保つために５０〜２００ｇ／ｍ２・ｄの範囲が好ましく、その他の光学フィルムや電子回路基板フィルムとしては５０ｇ／ｍ２・ｄ未満が好ましい。透湿度を調整するには膜厚（反比例する）の調整が最も効果的であるが、フィルムの樹脂に対してより親水的又は疎水的な添加剤を添加することによって調整することも可能である。
【１１１４】
（７）力学特性
本発明に係るアクリル樹脂フィルムの引張弾性率、引張破壊強さ、引張破壊伸び（ＪＩＳ  Ｋ  ７１２７に規定）については下記の範囲の値が好ましい。このうち、引張破壊伸びを調整するにはゴム粒子の種類や量を調整することが特に有効である。
【１１１５】
引張弾性率の好ましい範囲：１．５〜３．０ＧＰａ
引張弾性率のさらに好ましい範囲：２．０〜２．５ＧＰａ
引張破壊強さの好ましい範囲：３０〜１５０ＭＰａ
引張破壊強さのさらに好ましい範囲：５０〜１００ＭＰａ
引張破壊伸びの好ましい範囲：２〜１５％
引張破壊伸びのさらに好ましい範囲：４〜１０％
【１１１６】
（８）寸法変化
本発明に係るアクリル樹脂フィルムの、線膨張係数は３０℃〜８０℃の範囲で５０〜１００ｐｐｍ／℃が好ましい。湿度変化に対する膨張係数としては５０ｐｐｍ／％ＲＨ未満（２３℃２０％〜２３℃８０％の範囲において）が好ましい。
また、長期保存後における寸法変化も小さいことが好ましく、例えば８０℃９０％ＲＨ下に５００時間保存されたフィルムの保存前後の寸法変化率は±１％未満、さらには±０．３％未満であることが好ましい。
【１１１７】
≪アクリル樹脂フィルムの用途≫
本発明に係るアクリル樹脂フィルムは、表示デバイスである液晶表示装置や有機エレクトロルミネッセンス表示装置用の偏光板保護フィルムや位相差フィルム等の光学フィルム、タッチパネル用基材フィルムやガスバリアー性基材フィルム等の基材フィルム、及びナノインプリント用基板フィルムやフレキシブル電子回路用基板フィルム等の基板フィルムなどに好適に用いることができる。
【１１１８】
以下、代表的な用途である、偏光板保護フィルム、偏光板、液晶表示装置、有機エレクトロルミネッセンス表示装置、及びガスバリアー性フィルムについて説明する。
【１１１９】
（１）偏光板保護フィルム及び偏光板
偏光板は、本発明に係るアクリル樹脂フィルムを偏光板保護フィルムとして、適宜表面処理を行い、水糊又は活性エネルギー線硬化性接着剤を用いて、少なくとも偏光子の一方の面に貼合されていることが好ましい。前記偏光子の前記アクリル樹脂フィルムが貼合されている面とは反対側の面に、同様に本発明に係るアクリル樹脂フィルムを貼合することができる。
【１１２０】
また、反対側の面に液晶セルの光学補償機能有するセルロースアシレートフィルムが、水糊又は活性エネルギー線硬化性接着剤を用いて偏光子と貼合されていることも好ましい。本発明に係るアクリル樹脂フィルムによって当該セルロースアシレートフィルムの温湿度に対する位相差の変動をより小さくでき、環境変動に安定な、視認性に優れた偏光板を提供する観点から、好ましい。
【１１２１】
偏光板が視認側の偏光板として用いられる場合は、偏光板の視認側のフィルムは、ハードコート層、防眩層、反射防止層、帯電防止層、又は防汚層等を設けることが好ましい。
〔偏光子〕
偏光板の主たる構成要素である偏光子は、一定方向の偏波面の光だけを通す素子であり、現在知られている代表的な偏光子は、ポリビニルアルコール系偏光フィルムである。ポリビニルアルコール系偏光フィルムには、ポリビニルアルコール系フィルムにヨウ素を染色させたものと、二色性染料を染色させたものとがある。
【１１２２】
偏光子としては、ポリビニルアルコール水溶液を製膜し、これを一軸延伸させて染色するか、染色した後一軸延伸してから、好ましくはホウ素化合物で耐久性処理を行った偏光子が用いられ得る。偏光子の膜厚は２〜３０μｍが好ましく、特に２〜１５μｍであることが好ましい。
【１１２３】
また、特開２００３−２４８１２３号公報、特開２００３−３４２３２２号公報等に記載のエチレン単位の含有量１〜４モル％、重合度２０００〜４０００、ケン化度９９．０〜９９．９９モル％のエチレン変性ポリビニルアルコールも好ましく用いられる。中でも、熱水切断温度が６６〜７３℃であるエチレン変性ポリビニルアルコールフィルムが好ましく用いられる。このエチレン変性ポリビニルアルコールフィルムを用いた偏光子は、偏光性能及び耐久性能に優れている上に、色むらが少なく、大型液晶表示装置に特に好ましく用いられる。
【１１２４】
〈積層フィルム型の偏光子〉
また、偏光板は薄膜とすることが好ましく、偏光子の厚さは２〜１５μｍの範囲内であることが、偏光板の強度と薄膜化を両立する観点から特に好ましい。
【１１２５】
このような薄膜の偏光子としては、特開２０１１−１００１６１号公報、特許第４６９１２０５号公報、特許４７５１４８１号公報、特許第４８０４５８９号公報に記載の方法で、積層フィルム型の偏光子を作製することが好ましい。
【１１２６】
一例として、以下の工程によって製造される薄膜の積層フィルム型の偏光子（偏光性積層フィルム）を用いることが、偏光板の全体の厚さを薄くして軽量化できる観点から好ましい。
【１１２７】
（偏光性積層フィルムの製造方法）
本発明に用いられる偏光性積層フィルムの製造方法は下記工程を含む。
（ａ）熱可塑性樹脂にゴム成分が分散されてなる基材フィルムの一方の面にポリビニルアルコール系樹脂層を形成して積層フィルムを得る積層工程、
（ｂ）積層フィルムを一軸延伸して延伸フィルムを得る延伸工程、
（ｃ）延伸フィルムのポリビニルアルコール系樹脂層を二色性色素で染色して、染色フィルムを得る染色工程、
（ｄ）染色フィルムのポリビニルアルコール系樹脂層を、架橋剤を含む溶液に浸漬して偏光子層を形成し、架橋フィルムを得る架橋工程、及び
（ｅ）架橋フィルムを乾燥する乾燥工程
以下、各工程を説明すると、
（ａ）積層工程
本工程では、熱可塑性樹脂にゴム成分が分散（ブレンド分散）されてなるフィルムを基材フィルムとして、その一方の面にポリビニルアルコール系樹脂層を形成して積層フィルムを得ることが好ましい。
【１１２８】
（基材フィルム）
基材フィルムのベースとなる熱可塑性樹脂は、透明性、機械的強度、熱安定性、延伸性などに優れる熱可塑性樹脂であることが好ましい。このような熱可塑性樹脂の具体例を挙げれば、例えば、鎖状ポリオレフィン系樹脂；環状ポリオレフィン系樹脂；（メタ）アクリル系樹脂；ポリエステル系樹脂；セルロースアシレート系樹脂；ポリカーボネート系樹脂；ポリビニルアルコール系樹脂；酢酸ビニル系樹脂；ポリアリレート系樹脂；ポリスチレン系樹脂；ポリエーテルスルホン系樹脂；ポリスルホン系樹脂；ポリアミド系樹脂；ポリイミド系樹脂；及びこれらの混合物又は共重合物などが挙げられる。
【１１２９】
熱可塑性樹脂に分散されるゴム成分はゴム弾性を有する樹脂成分であり、通常、ゴム粒子として熱可塑性樹脂中に均一に分散される。ゴム成分を混合分散させることにより、基材フィルム、ひいては延伸フィルムの引裂き強さを向上させることができる。ゴム成分は、ゴム弾性を有する樹脂である限り特に制限されないが、熱可塑性樹脂との相溶性の観点から、用いる熱可塑性樹脂と同種又は類似の樹脂から構成されることが好ましい。
【１１３０】
例えば、熱可塑性樹脂が鎖状ポリオレフィン系樹脂である場合、ゴム成分は、エチレン及びα−オレフィンから選択される２種以上のモノマーの共重合体であることができる。この場合において、当該共重合体を構成する各モノマーの含有量（重合比率）は、９０質量％未満であることが好ましく、８０質量％未満であることがより好ましい。
【１１３１】
熱可塑性樹脂が（メタ）アクリル系樹脂である場合、相溶性の観点から、ゴム成分としてゴム弾性を有するアクリル系重合体を含有することが好ましい。アクリル系重合体は、アクリル酸アルキルを主体とする重合体であるのがよく、アクリル酸アルキルの単独重合体であってもよいし、アクリル酸アルキル５０質量％以上と他のモノマー５０質量％以下との共重合体であってもよい。
【１１３２】
ゴム成分の配合量は、好ましくは熱可塑性樹脂の５〜５０質量％であり、より好ましくは１０〜４５質量％である。ゴム成分の配合量が少なすぎると、十分な引裂き強さ向上効果が得られにくい傾向にあり、ゴム成分の配合量が多すぎると、基材フィルムの取扱い性が低下する傾向にある。
【１１３３】
ゴム成分の熱可塑性樹脂への分散方法は特に限定されず、例えば別々に作製した熱可塑性樹脂とゴム成分（ゴム粒子）をプラストミル等で混練して分散させる方法や、熱可塑性樹脂調製時に同じ反応容器内でゴム成分も調製してゴム成分が分散された熱可塑性樹脂を得るリアクターブレンド法などを挙げることができる。リアクターブレンド法は、ゴム成分の分散程度を向上させる上で有利である。
【１１３４】
（ポリビニルアルコール系樹脂層）
ポリビニルアルコール系樹脂層を形成するポリビニルアルコール系樹脂としては、例えば、ポリビニルアルコール樹脂及びその誘導体が挙げられる。ポリビニルアルコール樹脂の誘導体としては、ポリビニルホルマール、ポリビニルアセタールなどの他、ポリビニルアルコール樹脂をエチレン、プロピレン等のオレフィン、アクリル酸、メタクリル酸、クロトン酸等の不飽和カルボン酸、不飽和カルボン酸のアルキルエステル、アクリルアミドなどで変性したものが挙げられる。これらの中でも、ポリビニルアルコール樹脂を用いるのが好ましい。
【１１３５】
ポリビニルアルコール系樹脂は、完全ケン化品であることが好ましい。ケン化度の範囲は、好ましくは８０．０〜１００．０モル％の範囲であり、より好ましくは９０．０〜９９．５モル％の範囲であり、さらに好ましくは９４．０〜９９．０モル％の範囲である。
【１１３６】
上述のポリビニルアルコール系樹脂には、必要に応じて、可塑剤、界面活性剤等の添加剤が添加されてもよい。可塑剤としては、ポリオール及びその縮合物などを用いることができ、例えばグリセリン、ジグリセリン、トリグリセリン、エチレングリコール、プロピレングリコール、ポリエチレングリコールなどが例示される。添加剤の配合量は特に制限されないが、ポリビニルアルコール系樹脂の２０質量％以下とするのが好適である。
【１１３７】
ポリビニルアルコール系樹脂溶液を基材フィルムに塗工する方法としては、ワイヤーバーコーティング法、リバースコーティング、グラビアコーティング等のロールコーティング法、スピンコーティング法、スクリーンコーティング法、ファウンテンコーティング法、ディッピング法、スプレー法などの公知の方法から適宜選択できる。乾燥温度は、例えば５０〜２００℃の範囲であり、好ましくは６０〜１５０℃の範囲である。乾燥時間は、例えば２〜２０分の範囲である。
【１１３８】
積層フィルムにおけるポリビニルアルコール系樹脂層の厚さは、３μｍ以上５０μｍ以下が好ましく、５μｍ以上４５μｍ以下がより好ましい。３μｍ以下であると延伸後に薄くなりすぎて染色性が著しく悪化してしまい、５０μｍを超えると、得られる偏光性積層フィルムが厚くなる。
【１１３９】
本発明に用いる偏光子としてのポリビニルアルコール系樹脂層の厚さは、薄膜化と偏光子としての強度、柔軟性の観点から、下記延伸処理後の膜厚として２〜１５μｍの範囲内であることが好ましい。
【１１４０】
（ｂ）延伸工程
本工程は、基材フィルム及びポリビニルアルコール系樹脂層を備える積層フィルムを一軸延伸して延伸フィルムを得る工程である。積層フィルムの延伸倍率は、所望する偏光特性に応じて適宜選択することができるが、好ましくは積層フィルムの元長に対して５〜１７倍の範囲内であり、より好ましくは５〜８倍の範囲内である。
【１１４１】
延伸は、積層フィルムの長手方向（フィルム搬送方向）に延伸を行う縦延伸であることが好ましい。縦延伸方式としては、ローラー間延伸方法、圧縮延伸方法、テンターを用いた延伸方法などが挙げられる。なお、一軸延伸は、縦延伸処理に限定されることはなく、斜め延伸等であってもよい。
【１１４２】
（ｃ）染色工程
本工程は、延伸フィルムのポリビニルアルコール樹脂層を、二色性色素で染色して染色フィルムを得る工程である。二色性色素としては、例えば、ヨウ素や有機染料などが挙げられる。有機染料としては、例えば、レッドＢＲ、レッドＬＲ、レッドＲ、ピンクＬＢ、ルビンＢＬ、ボルドーＧＳ、スカイブルーＬＧ、レモンイエロー、ブルーＢＲ、ブルー２Ｒ、ネイビーＲＹ、グリーンＬＧ、バイオレットＬＢ、バイオレットＢ、ブラックＨ、ブラックＢ、ブラックＧＳＰ、イエロー３Ｇ、イエローＲ、オレンジＬＲ、オレンジ３Ｒ、スカーレットＧＬ、スカーレットＫＧＬ、コンゴーレッド、ブリリアントバイオレットＢＫ、スプラブルーＧ、スプラブルーＧＬ、スプラオレンジＧＬ、ダイレクトスカイブルー、ダイレクトファーストオレンジＳ、ファーストブラックなどが使用できる。これらの二色性物質は、１種のみを単独で使用してもよいし、２種以上を併用してもよい。
【１１４３】
二色性色素としてヨウ素を使用する場合、染色効率をより一層向上できることから、さらにヨウ化物を、ヨウ素を含有する染色溶液に添加することが好ましい。このヨウ化物としては、例えば、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化スズ、ヨウ化チタンなどが挙げられる。
【１１４４】
（ｄ）架橋工程
本工程は、二色性色素で染色させて得られた染色フィルムのポリビニルアルコール系樹脂層に対して架橋処理を行い、ポリビニルアルコール系樹脂層を偏光子層とする架橋フィルムを得る工程である。架橋工程は、例えば架橋剤を含む溶液（架橋溶液）中に染色フィルムを浸漬することにより行うことができる。架橋剤としては、従来公知の物質を使用することができる。例えば、ホウ酸、ホウ砂等のホウ素化合物や、グリオキザール、グルタルアルデヒドなどが挙げられる。これらは１種のみを単独で使用してもよいし、２種以上を併用してもよい。
【１１４５】
（ｅ）乾燥工程
得られた架橋フィルムは、通常、洗浄を行った後、乾燥される。これにより偏光性積層フィルムが得られる。洗浄は、イオン交換水、蒸留水などの純水に架橋フィルムを浸漬することにより行うことができる。水洗浄温度は、通常３〜５０℃の範囲、好ましくは４〜２０℃の範囲である。浸漬時間は、通常２〜３００秒間の範囲、好ましくは５〜２４０秒間である。洗浄は、ヨウ化物溶液による洗浄処理と水洗浄処理とを組み合わせてもよく、適宜にメタノール、エタノール、イソプロピルアルコール、ブタノール、プロパノール等の液体アルコールを配合した溶液を用いることもできる。
【１１４６】
乾燥方法としては、任意の適切な方法（例えば、自然乾燥、送風乾燥、加熱乾燥）を採用しうる。例えば、加熱乾燥の場合の乾燥温度は、通常２０〜９５℃の範囲であり、乾燥時間は、通常１〜１５分間程度である。
【１１４７】
偏光性積層フィルムは、二色性色素が吸着配向されたポリビニルアルコール系樹脂層からなる偏光子層を備えるものであり、これ自体偏光板として用いることができる。本発明の好ましい実施態様としては、上記工程によって偏光性積層フィルムを形成した後、当該偏光性積層フィルムの前記ポリビニルアルコール層を基材フィルムから剥離することによって、当該ポリビニルアルコール層を偏光子として用いることである。この方法によれば、偏光子層の厚さを１５μｍ以下にすることが可能であるため、薄型の偏光子を得ることができる。また、本発明に用いられる偏光子は、偏光性能及び耐久性にも優れる。
【１１４８】
〔偏光板の作製〕
偏光板は一般的な方法で作製することができる。本発明に係るアクリル樹脂フィルムの偏光子側を表面処理し、下記活性エネルギー線硬化性接着剤を用いて、ヨウ素溶液中に浸漬延伸して作製した偏光子と貼合することが好ましい。また、アクリル樹脂フィルムを貼合した面とは反対側の面に、セルロースアシレートフィルムを用いる場合は、当該セルロースアシレートフィルムをアルカリケン化処理し、偏光子の少なくとも一方の面に、完全ケン化型ポリビニルアルコール水溶液（水糊）を用いて貼り合わせることが好ましい。もう一方の面には他の偏光板保護フィルムを貼合することができる。
【１１４９】
例えば、市販のセルロースアシレートフィルム（例えば、コニカミノルタタック  ＫＣ８ＵＸ、ＫＣ５ＵＸ、ＫＣ８ＵＣＲ３、ＫＣ８ＵＣＲ４、ＫＣ８ＵＣＲ５、ＫＣ８ＵＹ、ＫＣ６ＵＹ、ＫＣ６ＵＡ、ＫＣ４ＵＹ、ＫＣ４ＵＥ、ＫＣ８ＵＥ、ＫＣ８ＵＹ−ＨＡ、ＫＣ８ＵＸ−ＲＨＡ、ＫＣ８ＵＸＷ−ＲＨＡ−Ｃ、ＫＣ８ＵＸＷ−ＲＨＡ−ＮＣ、ＫＣ４ＵＸＷ−ＲＨＡ−ＮＣ、以上コニカミノルタ（株）製）が好ましく用いられる。
その他、東洋紡（株）製コスモシャイン（R）超複屈折タイプ（SRF）、日本ゼオン（株）製シクロオレフィンポリマー（COP）成形品−ゼオノアフィルム（R）の各種グレードも好ましく用いられる。
さらには、本発明に係るアクリル樹脂フィルムを含む各種アクリル樹脂フィルムも、反対側の面に用いる偏光板保護フィルムとして好ましく用いられる。
【１１５０】
［活性エネルギー線硬化性接着剤］
また、偏光板においては、本発明に係るアクリル樹脂フィルムと偏光子とが、活性エネルギー線硬化性接着剤により貼合されていることが好ましい。
【１１５１】
活性エネルギー線硬化性接着剤は、下記紫外線硬化型接着剤を用いることが好ましい。
【１１５２】
本発明においては、アクリル樹脂フィルムと偏光子との貼合に紫外線硬化型接着剤を適用することにより、薄膜でも強度が高く、平面性に優れた偏光板を得ることができる。
【１１５３】
〈紫外線硬化型接着剤の組成〉
偏光板用の紫外線硬化型接着剤組成物としては、光ラジカル重合を利用した光ラジカル重合型組成物、光カチオン重合を利用した光カチオン重合型組成物、並びに光ラジカル重合及び光カチオン重合を併用したハイブリッド型組成物が知られている。
【１１５４】
光ラジカル重合型組成物としては、特開２００８−００９３２９号公報に記載のヒドロキシ基やカルボキシ基等の極性基を含有するラジカル重合性化合物及び極性基を含有しないラジカル重合性化合物を特定割合で含む組成物）等が知られている。特に、ラジカル重合性化合物は、ラジカル重合可能なエチレン性不飽和結合を有する化合物であることが好ましい。ラジカル重合可能なエチレン性不飽和結合を有する化合物の好ましい例には、（メタ）アクリロイル基を有する化合物が含まれる。（メタ）アクリロイル基を有する化合物の例には、Ｎ置換（メタ）アクリルアミド系化合物、（メタ）アクリレート系化合物などが含まれる。（メタ）アクリルアミドは、アクリアミド又はメタクリアミドを意味する。
【１１５５】
また、光カチオン重合型組成物としては、特開２０１１−０２８２３４号公報に開示されているような、（α）カチオン重合性化合物、（β）光カチオン重合開始剤、（γ）３８０ｎｍより長い波長の光に極大吸収を示す光増感剤、及び（δ）ナフタレン系光増感助剤の各成分を含有する紫外線硬化型接着剤組成物が挙げられる。ただし、これ以外の紫外線硬化型接着剤が用いられてもよい。
【１１５６】
（ｉ）前処理工程
前処理工程は、アクリル樹脂フィルムの偏光子との接着面に易接着処理を行う工程である。易接着処理としては、コロナ処理、プラズマ処理等が挙げられる。
【１１５７】
（紫外線硬化型接着剤の塗布工程）
紫外線硬化型接着剤の塗布工程としては、偏光子とアクリル樹脂フィルムとの接着面のうち少なくとも一方に、上記紫外線硬化型接着剤を塗布する。偏光子又はアクリル樹脂フィルムの表面に直接、紫外線硬化型接着剤を塗布する場合、その塗布方法に特段の限定はない。例えば、ドクターブレード、ワイヤーバー、ダイコーター、カンマコーター、グラビアコーター等、種々の湿式塗布方式が利用できる。また、偏光子とアクリル樹脂フィルムの間に、紫外線硬化型接着剤を流延させたのち、ローラー等で加圧して均一に押し広げる方法も利用できる。
【１１５８】
（ｉｉ）貼合工程
上記の方法により紫外線硬化型接着剤を塗布した後は、貼合工程で処理される。この貼合工程では、例えば、先の塗布工程で偏光子の表面に紫外線硬化型接着剤を塗布した場合、そこにアクリル樹脂フィルムが重ね合わされる。また、はじめにアクリル樹脂フィルムの表面に紫外線硬化型接着剤を塗布する方式の場合には、そこに偏光子が重ね合わされる。また、偏光子とアクリル樹脂フィルムの間に紫外線硬化型接着剤を流延させた場合は、その状態で偏光子とアクリル樹脂フィルムとが重ね合わされる。そして、通常は、この状態で両面のアクリル樹脂フィルム側から加圧ローラー等で挟んで加圧することになる。加圧ローラーの材質は、金属やゴム等を用いることが可能である。両面に配置される加圧ローラーは、同じ材質であってもよいし、異なる材質であってもよい。
【１１５９】
（ｉｉｉ）硬化工程
硬化工程では、未硬化の紫外線硬化型接着剤に紫外線を照射して、カチオン重合性化合物（例えば、エポキシ化合物やオキセタン化合物）やラジカル重合性化合物（例えば、アクリレート系化合物、アクリルアミド系化合物等）を含む紫外線硬化型接着剤層を硬化させ、紫外線硬化型接着剤を介して重ね合わせた偏光子とアクリル樹脂フィルムを接着させる。偏光子の片面にアクリル樹脂フィルムを貼合する場合、活性エネルギー線は、偏光子側又はアクリル樹脂フィルム側のいずれから照射してもよい。また、偏光子の両面にアクリル樹脂フィルムを貼合する場合、偏光子の両面にそれぞれ紫外線硬化型接着剤を介してアクリル樹脂フィルムを重ね合わせた状態で、紫外線を照射し、両面の紫外線硬化型接着剤を同時に硬化させるのが有利である。
【１１６０】
紫外線の照射条件は、本発明に適用する紫外線硬化型接着剤を硬化しうる条件であれば、任意の適切な条件を採用できる。紫外線の照射量は積算光量で５０〜１５００ｍＪ／ｃｍ２の範囲であることが好ましく、１００〜５００ｍＪ／ｃｍ２の範囲であるのがさらに好ましい。
【１１６１】
偏光板の製造工程を連続ラインで行う場合、ライン速度は、接着剤の硬化時間によるが、好ましくは１〜５００ｍ／ｍｉｎの範囲、より好ましくは５〜３００ｍ／ｍｉｎの範囲、さらに好ましくは１０〜１００ｍ／ｍｉｎの範囲である。ライン速度が１ｍ／ｍｉｎ以上であれば、生産性を確保することができ、又はアクリル樹脂フィルムへのダメージを抑制することができ、耐久性に優れた偏光板を作製することができる。また、ライン速度が５００ｍ／ｍｉｎ以下であれば、紫外線硬化型接着剤の硬化が十分となり、目的とする硬度を備え、接着性に優れた紫外線硬化型接着剤層を形成することができる。
【１１６２】
〔機能性層〕
本発明に係るアクリル樹脂フィルムには、機能性層として、反射防止層、光散乱層、ハードコート層、及び帯電防止層等を設けることができる。
【１１６３】
〈反射防止層〉
偏光板の、液晶セルと反対側に配置される透明保護膜には反射防止層などの機能性膜を設けることが好ましい。アクリル樹脂フィルム上に少なくとも光散乱層と低屈折率層がこの順で積層した反射防止層、又はアクリル樹脂フィルム上に中屈折率層、高屈折率層、低屈折率層がこの順で積層した反射防止層が好適に用いられる。
【１１６４】
（光散乱層と低屈折率層を設けた反射防止層）
光散乱層にはマット粒子が分散しているのが好ましく、光散乱層のマット粒子以外の部分の素材の屈折率は１．５０〜２．００の範囲にあることが好ましく、低屈折率層の屈折率は１．３５〜１．４９の範囲にあることが好ましい。光散乱層は、防眩性とハードコート性を兼ね備えていてもよく、１層でもよいし、複数層、例えば２層〜４層で構成されていてもよい。
【１１６５】
反射防止層は、その表面凹凸形状として、中心線平均粗さＲａが０．０８〜０．４０μｍ、１０点平均粗さＲｚがＲａの１０倍以下、平均山谷距離Ｓｍが１〜１００μｍ、凹凸最深部からの凸部高さの標準偏差が０．５μｍ以下、中心線を基準とした平均山谷距離Ｓｍの標準偏差が２０μｍ以下、傾斜角０〜５度の面が１０％以上となるように設計することで、十分な防眩性と目視での均一なマット感が達成され、好ましい。
【１１６６】
また、Ｃ光源下での反射光の色味がａ＊値−２〜２、ｂ＊値−３〜３、３８０〜７８０ｎｍの範囲内での反射率の最小値と最大値の比０．５〜０．９９であることで、反射光の色味がニュートラルとなり、好ましい。またＣ光源下での透過光のｂ＊値が０〜３とすることで、表示装置に適用した際の白表示の黄色味が低減され、好ましい。
【１１６７】
また、面光源上と反射防止フィルムの間に１２０×４０μｍの格子を挿入してフィルム上で輝度分布を測定した際の輝度分布の標準偏差が２０以下であると、高精細パネルに本発明に係るアクリル樹脂フィルムを適用したときのギラツキが低減され、好ましい。
【１１６８】
反射防止層は、その光学特性として、鏡面反射率２．５％以下、透過率９０％以上、６０度光沢度７０％以下とすることで、外光の反射を抑制でき、視認性が向上するため好ましい。特に鏡面反射率は１％以下がより好ましく、０．５％以下であることが最も好ましい。ヘイズ２０〜５０％、内部ヘイズ／全ヘイズ値（比）が０．３〜１、光散乱層までのヘイズ値から低屈折率層を形成後のヘイズ値の低下が１５％以内、くし幅０．５ｍｍにおける透過像鮮明度２０〜５０％、垂直透過光／垂直から２度傾斜方向の透過率比が１．５〜５．０とすることで、高精細ＬＣＤパネル上でのギラツキ防止、文字等のボケの低減が達成され、好ましい。
【１１６９】
（低屈折率層）
反射防止フィルムの低屈折率層の屈折率は、１．２０〜１．４９の範囲が好ましく、より好ましくは１．３０〜１．４４の範囲にある。さらに、低屈折率層は下記数式を満たすことが低反射率化の点で好ましい。
【１１７０】
（ｍ／４）×０．７＜ｎ１ｄ１＜（ｍ／４）×１．３
式中、ｍは正の奇数であり、ｎ１は低屈折率層の屈折率であり、そして、ｄ１は低屈折率層の膜厚（ｎｍ）である。また、λは波長であり、５００〜５５０ｎｍの範囲の値である。
【１１７１】
低屈折率層を形成する素材について以下に説明する。
【１１７２】
低屈折率層には、低屈折率バインダーとして、含フッ素ポリマーを含むことが好ましい。フッ素ポリマーとしては動摩擦係数０．０３〜０．２０、水に対する接触角９０〜１２０°、純水の滑落角が７０°以下の熱又は電離放射線により架橋する含フッ素ポリマーが好ましい。反射防止フィルムを画像表示装置に装着した時、市販の接着テープとの剥離力が低いほどシールやメモを貼り付けた後に剥がれやすくなり好ましく、５００ｇｆ以下が好ましく、３００ｇｆ以下がより好ましく、１００ｇｆ以下が最も好ましい。
【１１７３】
また、微小硬度計で測定した表面硬度が高いほど、傷がつき難く、０．３ＧＰａ以上が好ましく、０．５ＧＰａ以上がより好ましい。
【１１７４】
低屈折率層に用いられる含フッ素ポリマーとしてはパーフルオロアルキル基含有シラン化合物（例えば（ヘプタデカフルオロ−１，１，２，２−テトラヒドロデシル）トリエトキシシラン）の加水分解、脱水縮合物の他、含フッ素モノマー単位と架橋反応性付与のための構成単位を構成成分とする含フッ素共重合体が挙げられる。
【１１７５】
含フッ素モノマーの具体例としては、例えばフルオロオレフィン類（例えばフルオロエチレン、ビニリデンフルオライド、テトラフルオロエチレン、パーフルオロオクチルエチレン、ヘキサフルオロプロピレン、パーフルオロ−２，２−ジメチル−１，３−ジオキソール等）、（メタ）アクリル酸の部分又は完全フッ素化アルキルエステル誘導体類（例えばビスコート６ＦＭ（大阪有機化学製）やＭ−２０２０（ダイキン製）等）、完全又は部分フッ素化ビニルエーテル類等が挙げられるが、好ましくはパーフルオロオレフィン類であり、屈折率、溶解性、透明性、入手性等の観点から特に好ましくはヘキサフルオロプロピレンである。
【１１７６】
架橋反応性付与のための構成単位としてはグリシジル（メタ）アクリレート、グリシジルビニルエーテルのように分子内にあらかじめ自己架橋性官能基を有するモノマーの重合によって得られる構成単位、カルボキシ基やヒドロキシ基、アミノ基、スルホ基等を有するモノマー（例えば（メタ）アクリル酸、メチロール（メタ）アクリレート、ヒドロキシアルキル（メタ）アクリレート、アリルアクリレート、ヒドロキシエチルビニルエーテル、ヒドロキシブチルビニルエーテル、マレイン酸、クロトン酸等）の重合によって得られる構成単位、これらの構成単位に高分子反応によって（メタ）アクリルロイル基等の架橋反応性基を導入した構成単位（例えばヒドロキシ基に対してアクリル酸クロリドを作用させる等の手法で導入できる）が挙げられる。
【１１７７】
また上記含フッ素モノマー単位、架橋反応性付与のための構成単位以外に溶剤への溶解性、皮膜の透明性等の観点から適宜フッ素原子を含有しないモノマーを共重合することもできる。併用可能なモノマー単位には特に限定はなく、例えばオレフィン類（エチレン、プロピレン、イソプレン、塩化ビニル、塩化ビニリデン等）、アクリル酸エステル類（アクリル酸メチル、アクリル酸メチル、アクリル酸エチル、アクリル酸２−エチルヘキシル）、メタクリル酸エステル類（メタクリル酸メチル、メタクリル酸エチル、メタクリル酸ブチル、エチレングリコールジメタクリレート等）、スチレン誘導体（スチレン、ジビニルベンゼン、ビニルトルエン、α−メチルスチレン等）、ビニルエーテル類（メチルビニルエーテル、エチルビニルエーテル、シクロヘキシルビニルエーテル等）、ビニルエステル類（酢酸ビニル、プロピオン酸ビニル、ケイ皮酸ビニル等）、アクリルアミド類（Ｎ−ｔｅｒｔ−ブチルアクリルアミド、Ｎ−シクロヘキシルアクリルアミド等）、メタクリルアミド類、アクリロニトリル誘導体等を挙げることができる。上記のポリマーに対しては特開平１０−２５３８８号及び特開平１０−１４７７３９号各公報に記載のごとく適宜硬化剤を併用しても良い。
【１１７８】
（光散乱層）
光散乱層は、一般に表面散乱及び／又は内部散乱による光拡散性と、フィルムの耐擦傷性を向上するためのハードコート性をフィルムに寄与する目的で形成される。したがって、一般にハードコート性を付与するためのバインダー、光拡散性を付与するためのマット粒子、及び必要に応じて高屈折率化、架橋収縮防止、高強度化のための無機フィラーを含んで形成される。光散乱層の膜厚は、ハードコート性を付与する観点並びにカールの発生及び脆性の悪化の抑制の観点から、１〜１０μｍの範囲が好ましく、１．２〜６μｍの範囲がより好ましい。
【１１７９】
散乱層のバインダーとしては、飽和炭化水素鎖又はポリエーテル鎖を主鎖として有するポリマーであることが好ましく、飽和炭化水素鎖を主鎖として有するポリマーであることがさらに好ましい。また、バインダーポリマーは架橋構造を有することが好ましい。飽和炭化水素鎖を主鎖として有するバインダーポリマーとしては、エチレン性不飽和モノマーの重合体が好ましい。飽和炭化水素鎖を主鎖として有し、かつ架橋構造を有するバインダーポリマーとしては、二個以上のエチレン性不飽和基を有するモノマーの（共）重合体が好ましい。バインダーポリマーを高屈折率にするには、このモノマーの構造中に芳香族環や、フッ素以外のハロゲン原子、硫黄原子、リン原子、及び窒素原子から選ばれた少なくとも１種の原子を含むものを選択することもできる。
【１１８０】
二個以上のエチレン性不飽和基を有するモノマーとしては、多価アルコールと（メタ）アクリル酸とのエステル（例、エチレングリコールジ（メタ）アクリレート、ブタンジオールジ（メタ）アクリレート、ヘキサンジオールジ（メタ）アクリレート、１，４−シクロヘキサンジアクリレート、ペンタエリスリトールテトラ（メタ）アクリレート）、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールヘキサ（メタ）アクリレート、１，２，３−シクロヘキサンテトラメタクリレート、ポリウレタンポリアクリレート、ポリエステルポリアクリレート）、上記のエチレンオキシド変性体、ビニルベンゼン及びその誘導体（例、１，４−ジビニルベンゼン、４−ビニル安息香酸−２−アクリロイルエチルエステル、１，４−ジビニルシクロヘキサノン）、ビニルスルホン（例、ジビニルスルホン）、アクリルアミド（例、メチレンビスアクリルアミド）及びメタクリルアミドが挙げられる。上記モノマーは２種以上併用してもよい。
【１１８１】
高屈折率モノマーの具体例としては、ビス（４−メタクリロイルチオフェニル）スルフィド、ビニルナフタレン、ビニルフェニルスルフィド、４−メタクリロキシフェニル−４′−メトキシフェニルチオエーテル等が挙げられる。これらのモノマーも２種以上併用してもよい。
【１１８２】
これらのエチレン性不飽和基を有するモノマーの重合は、光ラジカル開始剤又は熱ラジカル開始剤の存在下、電離放射線の照射又は加熱により行うことができる。
【１１８３】
したがって、エチレン性不飽和基を有するモノマー、光ラジカル開始剤又は熱ラジカル開始剤、マット粒子及び無機フィラーを含有する塗液を調製し、該塗液を透明支持体上に塗布後電離放射線又は熱による重合反応により硬化して反射防止膜を形成することができる。これらの光ラジカル開始剤等は公知のものを使用することができる。
【１１８４】
ポリエーテルを主鎖として有するポリマーは、多官能エポシキシ化合物の開環重合体が好ましい。多官能エポシキ化合物の開環重合は、光酸発生剤又は熱酸発生剤の存在下、電離放射線の照射又は加熱により行うことができる。
【１１８５】
したがって、多官能エポシキシ化合物、光酸発生剤又は熱酸発生剤、マット粒子及び無機フィラーを含有する塗液を調製し、該塗液を透明支持体上に塗布後電離放射線又は熱による重合反応により硬化して反射防止膜を形成することができる。
【１１８６】
２個以上のエチレン性不飽和基を有するモノマーの代わりに又はそれに加えて、架橋性官能基を有するモノマーを用いてポリマー中に架橋性官能基を導入し、この架橋性官能基の反応により、架橋構造をバインダーポリマーに導入してもよい。
【１１８７】
架橋性官能基の例には、イソシアナート基、エポキシ基、アジリジン基、オキサゾリン基、アルデヒド基、カルボニル基、ヒドラジン基、カルボキシ基、メチロール基及び活性メチレン基が含まれる。ビニルスルホン酸、酸無水物、シアノアクリレート誘導体、メラミン、エーテル化メチロール、エステル及びウレタン、テトラメトキシシランのような金属アルコキシドも、架橋構造を導入するためのモノマーとして利用できる。ブロックイソシアナート基のように、分解反応の結果として架橋性を示す官能基を用いてもよい。すなわち、本発明において架橋性官能基は、すぐには反応を示すものではなくとも、分解した結果反応性を示すものであってもよい。
【１１８８】
これら架橋性官能基を有するバインダーポリマーは塗布後、加熱することによって架橋構造を形成することができる。
【１１８９】
光散乱層には、防眩性付与の目的で、フィラー粒子より大きく、平均粒径が１〜１０μｍの範囲、好ましくは１．５〜７．０μｍの範囲のマット粒子、例えば無機化合物の粒子又は樹脂粒子が含有されることが好ましい。
【１１９０】
上記マット粒子の具体例としては、例えばシリカ粒子、ＴｉＯ２粒子等の無機化合物の粒子；アクリル粒子、架橋アクリル粒子、ポリスチレン粒子、架橋スチレン粒子、メラミン樹脂粒子、ベンゾグアナミン樹脂粒子等の樹脂粒子が好ましく挙げられる。中でも架橋スチレン粒子、架橋アクリル粒子、架橋アクリルスチレン粒子、シリカ粒子が好ましい。マット粒子の形状は、球状又は不定形のいずれも使用できる。
【１１９１】
また、粒子径の異なる２種以上のマット粒子を併用して用いてもよい。より大きな粒子径のマット粒子で防眩性を付与し、より小さな粒子径のマット粒子で別の光学特性を付与することが可能である。
【１１９２】
さらに、上記マット粒子の粒子径分布としては単分散であることが最も好ましく、各粒子の粒子径は、それぞれ同一に近ければ近いほど良い。例えば平均粒子径よりも２０％以上粒子径が大きな粒子を粗大粒子と規定した場合には、この粗大粒子の割合は全粒子数の１％以下であることが好ましく、より好ましくは０．１％以下であり、さらに好ましくは０．０１％以下である。このような粒子径分布を持つマット粒子は通常の合成反応後に、分級によって得られ、分級の回数を上げることやその程度を強くすることにより、より好ましい分布の微粒子を得ることができる。
【１１９３】
上記マット粒子は、形成された光散乱層のマット粒子量が好ましくは１０〜１０００ｍｇ／ｍ２の範囲、より好ましくは１００〜７００ｍｇ／ｍ２の範囲となるように光散乱層に含有される。マット粒子の粒度分布はコールターカウンター法により測定し、測定された分布を粒子数分布に換算する。
【１１９４】
光散乱層には、層の屈折率を高めるために、上記のマット粒子に加えて、チタン、ジルコニウム、アルミニウム、インジウム、亜鉛、スズ、アンチモンのうちより選ばれる少なくとも１種の金属の酸化物からなり、平均粒径が０．２μｍ以下、好ましくは０．１μｍ以下、より好ましくは０．０６μｍ以下である無機フィラーが含有されることが好ましい。
【１１９５】
また逆に、マット粒子との屈折率差を大きくするために、高屈折率マット粒子を用いた光散乱層では層の屈折率を低目に保つためにケイ素の酸化物を用いることも好ましい。好ましい粒径は前述の無機フィラーと同じである。
【１１９６】
光散乱層に用いられる無機フィラーの具体例としては、ＴｉＯ２、ＺｒＯ２、Ａｌ２Ｏ３、Ｉｎ２Ｏ３、ＺｎＯ、ＳｎＯ２、Ｓｂ２Ｏ３、ＩＴＯとＳｉＯ２等が挙げられる。ＴｉＯ２及びＺｒＯ２が高屈折率化の点で特に好ましい。該無機フィラーは表面をシランカップリング処理又はチタンカップリング処理されることも好ましく、フィラー表面にバインダー種と反応できる官能基を有する表面処理剤が好ましく用いられる。これらの無機フィラーの添加量は、光散乱層の全質量の１０〜９０％の範囲であることが好ましく、より好ましくは２０〜８０％の範囲であり、特に好ましくは３０〜７５％の範囲である。なお、このようなフィラーは、粒径が光の波長よりも十分小さいために散乱が生じず、バインダーポリマーに該フィラーが分散した分散体は光学的に均一な物質として振舞う。
【１１９７】
光散乱層のバインダー及び無機フィラーの混合物のバルクの屈折率は、１．４８〜２．００の範囲であることが好ましく、より好ましくは１．５０〜１．８０の範囲である。屈折率を上記範囲とするには、バインダー及び無機フィラーの種類及び量割合を適宜選択すればよい。どのように選択するかは、あらかじめ実験的に容易に知ることができる。
【１１９８】
光散乱層は、特に塗布むら、乾燥むら、点欠陥等の面状均一性を確保するために、フッ素系、シリコーン系のいずれかの界面活性剤、又はその両者を防眩層形成用の塗布組成物中に含有することが好ましい。特にフッ素系の界面活性剤は、より少ない添加量において、反射防止フィルムの塗布むら、乾燥むら、点欠陥等の面状故障を改良する効果が現れるため、好ましく用いられる。面状均一性を高めつつ、高速塗布適性を持たせることにより生産性を高めることが目的である。
【１１９９】
〈中屈折率層、高屈折率層、低屈折率層がこの順で積層した反射防止層〉
フィルム上に少なくとも中屈折率層、高屈折率層、低屈折率層（最外層）の順序の層構成から成る反射防止膜は、以下の関係を満足する屈折率を有する様に設計されることが好ましい。高屈折率層の屈折率＞中屈折率層の屈折率＞透明支持体の屈折率＞低屈折率層の屈折率。また、透明支持体と中屈折率層の間に、ハードコート層を設けてもよい。さらには、中屈折率ハードコート層、高屈折率層及び低屈折率層からなってもよい（例えば、特開平８−１２２５０４号公報、同８−１１０４０１号公報、同１０−３００９０２号公報、特開２００２−２４３９０６号公報、特開２０００−１１１７０６号公報等参照）。また、各層に他の機能を付与させてもよく、例えば、防汚性の低屈折率層、帯電防止性の高屈折率層としたもの（例、特開平１０−２０６６０３号公報、特開２００２−２４３９０６号公報等）等が挙げられる。
【１２００】
反射防止膜のヘイズは、５％以下あることが好ましく、３％以下がさらに好ましい。また膜の強度は、ＪＩＳ  Ｋ５４００に従う鉛筆硬度試験でＨ以上であることが好ましく、２Ｈ以上であることがさらに好ましく、３Ｈ以上であることが最も好ましい。
【１２０１】
（高屈折率層及び中屈折率層）
反射防止膜の高い屈折率を有する層は、平均粒径１００ｎｍ以下の高屈折率の無機化合物超微粒子及びマトリックスバインダーを少なくとも含有する硬化性膜から成ることが好ましい。
【１２０２】
高屈折率の無機化合物微粒子としては、屈折率１．６５以上の無機化合物等が挙げられ、好ましくは屈折率１．９以上のものが挙げられる。例えば、Ｔｉ、Ｚｎ、Ｓｂ、Ｓｎ、Ｚｒ、Ｃｅ、Ｔａ、Ｌａ、Ｉｎ等の酸化物、これらの金属原子を含む複合酸化物等が挙げられる。
【１２０３】
このような超微粒子とするには、粒子表面が表面処理剤で処理されること（例えば、シランカップリング剤等：特開平１１−２９５５０３号公報、同１１−１５３７０３号公報、特開２０００−９９０８、アニオン性化合物或は有機金属カップリング剤：特開２００１−３１０４３２号公報等）、高屈折率粒子をコアとしたコア・シェル構造とすること（：特開２００１−１６６１０４、同２００１−３１０４３２号公報等）、特定の分散剤併用（例、特開平１１−１５３７０３号公報、米国特許第６２１０８５８号明細書等）等を挙げることができる。
【１２０４】
マトリックスを形成する材料としては、従来公知の熱可塑性樹脂、硬化性樹脂皮膜等が挙げられる。
【１２０５】
さらに、ラジカル重合性及び／又はカチオン重合性の重合性基を少なくとも２個有する多官能性化合物含有組成物と、加水分解性基を有する有機金属化合物及びその部分縮合体を含有する組成物とから選ばれる少なくとも１種の組成物が好ましい。例えば、特開２０００−４７００４号公報、同２００１−３１５２４２号公報、同２００１−３１８７１号公報、同２００１−２９６４０１号公報等に記載の組成物が挙げられる。
【１２０６】
また、金属アルコキドの加水分解縮合物から得られるコロイド状金属酸化物と金属アルコキシド組成物から得られる硬化性膜も好ましい。例えば、特開２００１−２９３８１８号公報等に記載されている。
【１２０７】
高屈折率層の屈折率は、−般に１．７０〜２．２０の範囲である。高屈折率層の厚さは、５ｎｍ〜１０μｍの範囲であることが好ましく、１０ｎｍ〜１μｍの範囲であることがさらに好ましい。中屈折率層の屈折率は、低屈折率層の屈折率と高屈折率層の屈折率との間の値となるように調整する。中屈折率層の屈折率は、１．５０〜１．７０の範囲であることが好ましい。また、厚さは５ｎｍ〜１０μｍの範囲であることが好ましく、１０ｎｍ〜１μｍの範囲であることがさらに好ましい。
【１２０８】
（低屈折率層）
前記構成においては、低屈折率層は、高屈折率層の上に順次積層して成る。低屈折率層の屈折率は１．２０〜１．５５の範囲であることが好ましく、より好ましくは１．３０〜１．５０の範囲である。
【１２０９】
耐擦傷性、防汚性を有する最外層として構築することが好ましい。耐擦傷性を大きく向上させる手段として表面への滑り性付与が有効で、従来公知のシリコーンの導入、フッ素の導入等から成る薄膜層の手段を適用できる。
【１２１０】
含フッ素化合物の屈折率は１．３５〜１．５０の範囲であることが好ましい。より好ましくは１．３６〜１．４７の範囲である。また、含フッ素化合物はフッ素原子を３５〜８０質量％の範囲で含む架橋性若しくは重合性の官能基を含む化合物が好ましい。例えば、特開平９−２２２５０３号公報明細書段落番号［００１８］〜［００２６］、同１１−３８２０２号公報明細書段落番号［００１９］〜［００３０］、特開２００１−４０２８４号公報明細書段落番号［００２７］〜［００２８］、特開２０００−２８４１０２号公報等に記載の化合物が挙げられる。
【１２１１】
シリコーン化合物としてはポリシロキサン構造を有する化合物であり、高分子鎖中に硬化性官能基又は重合性官能基を含有して、膜中で橋かけ構造を有するものが好ましい。例えば、反応性シリコーン（例、サイラプレーン（チッソ（株）製等）、両末端にシラノール基含有のポリシロキサン（特開平１１−２５８４０３号公報等）等が挙げられる。
【１２１２】
架橋又は重合性基を有する含フッ素及び／又はシロキサンのポリマーの架橋又は重合反応は、重合開始剤、増感剤等を含有する最外層を形成するための塗布組成物を塗布と同時又は塗布後に光照射や加熱することにより実施することが好ましい。
【１２１３】
また、シランカップリング剤等の有機金属化合物と特定のフッ素含有炭化水素基含有のシランカップリング剤とを触媒共存下に縮合反応で硬化するゾルゲル硬化膜も好ましい。
【１２１４】
例えば、ポリフルオロアルキル基含有シラン化合物又はその部分加水分解縮合物（特開昭５８−１４２９５８号公報、同５８−１４７４８３号公報、同５８−１４７４８４号公報、特開平９−１５７５８２号公報、同１１−１０６７０４号公報記載等記載の化合物）、フッ素含有長鎖基であるポリ「パーフルオロアルキルエーテル」基を含有するシリル化合物（特開２０００−１１７９０２号公報、同２００１−４８５９０号公報、同２００２−５３８０４号公報記載の化合物等）等が挙げられる。
【１２１５】
低屈折率層は、上記以外の添加剤として充填剤（例えば、二酸化ケイ素（シリカ）、含フッ素粒子（フッ化マグネシウム、フッ化カルシウム、フッ化バリウム）等の一次粒子平均径が１〜１５０ｎｍの低屈折率無機化合物、特開平１１−３８２０号公報の段落番号［００２０］〜［００３８］に記載の有機微粒子等）、シランカップリング剤、滑り剤、界面活性剤等を含有することができる。
【１２１６】
低屈折率層が最外層の下層に位置する場合、低屈折率層は気相法（真空蒸着法、スパッタリング法、イオンプレーティング法、プラズマＣＶＤ法等）により形成されても良い。安価に製造できる点で、塗布法が好ましい。低屈折率層の膜厚は、３０〜２００ｎｍの範囲であることが好ましく、５０〜１５０ｎｍの範囲であることがさらに好ましく、６０〜１２０ｎｍの範囲であることが最も好ましい。
【１２１７】
〈反射防止層の他の層〉
さらに、ハードコート層、前方散乱層、プライマー層、帯電防止層、下塗り層や保護層等を設けてもよい。
【１２１８】
（ハードコート層）
ハードコート層は、反射防止層を設けた透明保護膜に物理強度を付与するために、通常透明支持体の表面に設ける。特に、透明支持体と前記高屈折率層の間に設けることが好ましい。ハードコート層は、光及び／又は熱の硬化性化合物の架橋反応、又は、重合反応により形成されることが好ましい。硬化性官能基としては、光重合性官能基が好ましく、また加水分解性官能基含有の有機金属化合物は有機アルコキシシリル化合物が好ましい。
【１２１９】
これらの化合物の具体例としては、高屈折率層で例示したと同様のものが挙げられる。ハードコート層の具体的な構成組成物としては、例えば、特開２００２−１４４９１３号公報、同２０００−９９０８号公報、国際公開第００／４６６１７号等記載のものが挙げられる。
【１２２０】
高屈折率層はハードコート層を兼ねることができる。このような場合、高屈折率層で記載した手法を用いて微粒子を微細に分散してハードコート層に含有させて形成することが好ましい。
【１２２１】
ハードコート層は、平均粒径０．２〜１０μｍの範囲の粒子を含有させて防眩機能（アンチグレア機能）を付与した防眩層（後述）を兼ねることもできる。
【１２２２】
ハードコート層の膜厚は用途により適切に設計することができる。ハードコート層の膜厚は、０．２〜１０μｍの範囲であることが好ましく、より好ましくは０．５〜７μｍの範囲である。
【１２２３】
ハードコート層の強度は、ＪＩＳ  Ｋ５４００に従う鉛筆硬度試験で、Ｈ以上であることが好ましく、２Ｈ以上であることがさらに好ましく、３Ｈ以上であることが最も好ましい。また、ＪＩＳ  Ｋ５４００に従うテーバー試験で、試験前後の試験片の摩耗量が少ないほど好ましい。
【１２２４】
（帯電防止層）
帯電防止層を設ける場合には体積抵抗率が１０−８Ω・ｃｍ−３以下の導電性を付与することが好ましい。吸湿性物質や水溶性無機塩、ある種の界面活性剤、カチオンポリマー、アニオンポリマー、コロイダルシリカ等の使用により１０−８Ω・ｃｍ−３の体積抵抗率の付与は可能であるが、温湿度依存性が大きく、低湿では十分な導電性を確保できない問題がある。そのため、導電性層素材としては金属酸化物が好ましい。金属酸化物のうち着色していないものを導電性層素材として用いるとフィルム全体の着色が抑えられ好ましい。着色のない金属酸化物を形成する金属としてＺｎ、Ｔｉ、Ａｌ、Ｉｎ、Ｓｉ、Ｍｇ、Ｂａ、Ｍｏ、Ｗ、又はＶをあげることができ、これを主成分とした金属酸化物を用いることが好ましい。具体的な例としては、ＺｎＯ、ＴｉＯ２、ＳｎＯ２、Ａｌ２Ｏ３、Ｉｎ２Ｏ３、ＳｉＯ２、ＭｇＯ、ＢａＯ、ＭｏＯ３、Ｖ２Ｏ５等、又はこれらの複合酸化物がよく、特にＺｎＯ、ＴｉＯ２、及びＳｎＯ２が好ましい。異種原子を含む例としては、例えばＺｎＯに対してはＡｌ、Ｉｎ等の添加物、ＳｎＯ２に対してはＳｂ、Ｎｂ、ハロゲン元素等の添加、またＴｉＯ２に対してはＮｂ、ＴＡ等の添加が効果的である。さらにまた、特公昭５９−６２３５号公報に記載のごとく、他の結晶性金属粒子又は繊維状物（例えば酸化チタン）に上記の金属酸化物を付着させた素材を使用しても良い。なお、体積抵抗値と表面抵抗値は別の物性値であり単純に比較することはできないが、体積抵抗値で１０−８Ω・ｃｍ−３以下の導電性を確保するためには、該導電層がおおむね１０−１０Ω／□以下の表面抵抗値を有していればよくさらに好ましくは１０−８Ω／□である。
【１２２５】
（２）液晶表示装置
上記本発明に係るアクリル樹脂フィルムを貼合した偏光板を液晶表示装置に用いることによって、種々の視認性に優れた液晶表示装置を作製することができる。
【１２２６】
前記偏光板は、ＳＴＮ、ＴＮ、ＯＣＢ、ＨＡＮ、ＶＡ（ＭＶＡ、ＰＶＡ）、ＩＰＳ、ＯＣＢなどの各種駆動方式の液晶表示装置に用いることができる。好ましくはＶＡ（ＭＶＡ、ＰＶＡ）型液晶表示装置である。
【１２２７】
液晶表示装置には、通常視認側の偏光板とバックライト側の偏光板の２枚の偏光板が用いられるが、本発明に係るアクリル樹脂フィルムを具備した偏光板を両方の偏光板として用いることも好ましく、片側の偏光板として用いることも好ましい。特に本発明に係るアクリル樹脂フィルムを具備した偏光板は外部環境に直接触れる視認側の偏光板として用いることが好ましく、その際は、セルロースアシレートフィルム等の位相差フィルムを液晶セル側に配置することが好ましい。
【１２２８】
また、バックライト側の偏光板は本発明に係るアクリル樹脂フィルムを具備しない偏光板を用いることもでき、その場合は偏光子の両面を、例えば市販のセルロースアシレートフィルム（例えば、コニカミノルタタックＫＣ８ＵＸ、ＫＣ５ＵＸ、ＫＣ４ＵＸ、ＫＣ８ＵＣＲ３、ＫＣ４ＳＲ、ＫＣ４ＢＲ、ＫＣ４ＣＲ、ＫＣ４ＤＲ、ＫＣ４ＦＲ、ＫＣ４ＫＲ、ＫＣ８ＵＹ、ＫＣ６ＵＹ、ＫＣ４ＵＹ、ＫＣ４ＵＥ、ＫＣ８ＵＥ、ＫＣ８ＵＹ−ＨＡ、ＫＣ２ＵＡ、ＫＣ４ＵＡ、ＫＣ６ＵＡ、ＫＣ２ＵＡＨ、ＫＣ４ＵＡＨ、ＫＣ６ＵＡＨ、以上コニカミノルタ（株）製、フジタックＴ４０ＵＺ、フジタックＴ６０ＵＺ、フジタックＴ８０ＵＺ、フジタックＴＤ８０ＵＬ、フジタックＴＤ６０ＵＬ、フジタックＴＤ４０ＵＬ、フジタックＲ０２、フジタックＲ０６、以上富士フイルム（株）製等）を貼合した偏光板が好ましく用いられる。
【１２２９】
また、バックライト側の偏光板として、偏光子の液晶セル側に本発明に係るアクリル樹脂フィルムを用い、反対側の面に上記市販のセルロースアシレートフィルム、ポリエステルフィルム、アクリルフィルム、又はポリカーボネートフィルムを貼合した偏光板も好ましく用いることができる。
【１２３０】
前記偏光板を用いることで、特に画面が３０型以上の大画面の液晶表示装置であっても、表示むら、正面コントラストなど視認性に優れた液晶表示装置を得ることができる。
【１２３１】
（３）有機エレクトロルミネッセンス表示装置及び素子
本発明に係るアクリル樹脂フィルムを具備した偏光板は、液晶表示装置以外にも有機エレクトロルミネッセンス表示装置にも好ましく用いることができる。例えば、本発明の環状ポリオレフィンフィルムを前述した搬送方向に対して斜方４５°方向に延伸して、搬送方向に吸収軸を有する偏光子と、ロール・ｔｏ・ロールで貼合することによって円偏光板を作製し、当該円偏光板を有機エレクトロルミネッセンス表示装置に用いると、視認性の高い表示装置を得ることができる。
【１２３２】
また、本発明に係るアクリル樹脂フィルムは、有機エレクトロルミネッセンス素子のフレキシブル基板として用いることも好ましく、その場合は後述するガスバリアー性フィルムとして適用することが好ましい。
【１２３３】
有機ＥＬ素子の具体的な層構成、部材及び製造方法等については、特開２０１１−２３８３５５号公報、特開２０１３−０７７５８５号公報、特開２０１３−１８７０９０号公報、特開２０１３−２２９２０２号公報、特開２０１３−２３２３２０号公報、特開２０１４−０２６８５３号公報のそれぞれに詳述されており参照できる。
【１２３４】
（４）ガスバリアー性フィルム
本発明に係るアクリル樹脂フィルムの表面に、無機物、有機物の被膜又はその両者のハイブリッド被膜を形成して、ガスバリアー性フィルムとして用いることが好ましい。
【１２３５】
ガスバリアー性は、ＪＩＳ  Ｋ  ７１２９−１９９２に準拠した方法で測定された、水蒸気透過度（２５±０．５℃、相対湿度（９０±２）％）が０．０１ｇ／（ｍ２・２４ｈ）以下のガスバリアー層を有するフィルムであることが好ましく、さらには、ＪＩＳ  Ｋ  ７１２６−１９８７に準拠した方法で測定された酸素透過度が、１×１０−３ｍｌ／（ｍ２・２４ｈ・ａｔｍ）以下、水蒸気透過度が、１×１０−５ｇ／（ｍ２・２４ｈ）以下の高ガスバリアー性を有するフィルムであることが好ましい。
【１２３６】
本発明に適用可能なガスバリアー層の形成方法としては、特に限定されないが、例えば、スパッタリング法（例えば、マグネトロンカソードスパッタリング、平板マグネトロンスパッタリング、２極ＡＣ平板マグネトロンスパッタリング、２極ＡＣ回転マグネトロンスパッタリングなど）、蒸着法（例えば、抵抗加熱蒸着、電子ビーム蒸着、イオンビーム蒸着、プラズマ支援蒸着など）、熱ＣＶＤ法、触媒化学気相成長法（Ｃａｔ−ＣＶＤ）、容量結合プラズマＣＶＤ法（ＣＣＰ−ＣＶＤ）、光ＣＶＤ法、プラズマＣＶＤ法（ＰＥ−ＣＶＤ）、エピタキシャル成長法、原子層成長法、反応性スパッタ法等の化学蒸着法等が挙げられる。
【１２３７】
また、無機ガスバリアー層は、有機ポリマーを含む有機層を含んでいてもよい。すなわち、無機ガスバリアー層は、無機材料を含む無機層と有機層との積層体であってもよい。
【１２３８】
有機層は、例えば、有機モノマー又は有機オリゴマーを樹脂基板に塗布し、層を形成し、続いて、例えば、電子ビーム装置、ＵＶ光源、放電装置、又はその他の好適な装置を使用して重合及び必要に応じて架橋することにより形成することができる。また、例えば、フラッシュ蒸発及び放射線架橋可能な有機モノマー又は有機オリゴマーを蒸着した後、有機モノマー又は有機オリゴマーからポリマーを形成することによっても形成することができる。コーティング効率は、樹脂基板を冷却することにより改善され得る。
【１２３９】
有機モノマー又は有機オリゴマーの塗布方法としては、例えば、ロールコーティング（例えば、グラビアロールコーティング）、スプレーコーティング（例えば、静電スプレーコーティング）等が挙げられる。また、無機層と有機層との積層体の例としては、例えば、国際公開第２０１２／００３１９８号、国際公開第２０１１／０１３３４１号に記載の積層体などが挙げられる。
【１２４０】
無機層と有機層との積層体である場合、各層の厚さは同じでもよいし、異なっていてもよい。無機層の層厚は、好ましくは３〜１０００ｎｍの範囲内、より好ましくは１０〜３００ｎｍの範囲内である。有機層の層厚は、好ましくは１００ｎｍ〜１００μｍの範囲内、より好ましくは１〜５０μｍの範囲内である。
【１２４１】
さらに、ポリシラザン、オルトケイ酸テトラエチル（ＴＥＯＳ）などの無機前駆体を含む塗布液を支持体上にウェットコーティングした後、真空紫外光の照射などにより改質処理を行い、無機ガスバリアー層を形成する方法や、樹脂基板への金属めっき、金属箔と樹脂基板とを接着させる等のフィルム金属化技術などによっても、無機ガスバリアー層は形成される。
【１２４２】
無機層と有機層との積層体である場合、各層の厚さは同じでもよいし、異なっていてもよい。無機層の層厚は、好ましくは３〜１０００ｎｍの範囲内、より好ましくは１０〜３００ｎｍの範囲内である。有機層の層厚は、好ましくは１００ｎｍ〜１００μｍの範囲内、より好ましくは１〜５０μｍの範囲内である。
【１２４３】
さらに、ポリシラザン、オルトケイ酸テトラエチル（ＴＥＯＳ）などの無機前駆体を含む塗布液を支持体上にウェットコーティングした後、真空紫外光の照射などにより改質処理を行い、無機ガスバリアー層を形成する方法や、樹脂基板への金属めっき、金属箔と樹脂基板とを接着させる等のフィルム金属化技術などによっても、無機ガスバリアー層は形成される。
【１２４４】
以下、プラズマＣＶＤ法を用いて形成される無機ガスバリアー層について、その一例を説明する。
【１２４５】
無機ガスバリアー層は、生産性の観点から、ロール・ｔｏ・ロール方式で本発明に係るアクリル樹脂フィルムの表面上に形成することが好ましい。また、このようなプラズマＣＶＤ法により無機ガスバリアー層を製造する際に用いることが可能な装置としては、特に制限されないが、少なくとも一対の成膜ローラーと、プラズマ電源とを備え、かつ一対の成膜ローラー間において放電することが可能な構成となっている装置であることが好ましく、例えば、図４１に示す製造装置を用いた場合には、プラズマＣＶＤ法を利用しながらロールｔｏロール方式で製造することも可能となる。
【１２４６】
以下、図４１を参照しながら、プラズマＣＶＤ法による無機ガスバリアー層の形成方法について、より詳細に説明する。なお、図４１は、無機ガスバリアー層を製造するために好適に利用することが可能な製造装置の一例を示す模式図である。
【１２４７】
図４１に示す製造装置Ｃ３１は、送出しローラーＣ３２と、搬送ローラーＣ３３、Ｃ３４、Ｃ３５及びＣ３６と、成膜ローラーＣ３９及びＣ４０と、ガス供給管Ｃ４１と、プラズマ発生用電源Ｃ４２と、成膜ローラーＣ３９及びＣ４０の内部に設置された磁場発生装置Ｃ４３及びＣ４４と、巻取りローラーＣ４５とを備えている。
【１２４８】
また、このような製造装置Ｃ３１においては、少なくとも成膜ローラーＣ３９及びＣ４０と、ガス供給管Ｃ４１と、プラズマ発生用電源Ｃ４２と、磁場発生装置Ｃ４３及びＣ４４とが図示を省略した真空チャンバー内に配置されている。
【１２４９】
さらに、このような製造装置Ｃ３１において、真空チャンバーは図示を省略した真空ポンプに接続されており、かかる真空ポンプにより真空チャンバー内の圧力を適宜調整することが可能となっている。
【１２５０】
このような製造装置Ｃ３１においては、一対の成膜ローラー（成膜ローラーＣ３９及びＣ４０）を一対の対向電極として機能させることが可能となるように、各成膜ローラーがそれぞれプラズマ発生用電源Ｃ４２に接続されている。そのため、このような製造装置Ｃ３１においては、プラズマ発生用電源Ｃ４２により電力を供給することにより、成膜ローラーＣ３９と成膜ローラーＣ４０との間の空間に放電することが可能であり、これにより成膜ローラーＣ３９と成膜ローラーＣ４０との間の空間にプラズマを発生させることができる。
【１２５１】
なお、このように、成膜ローラーＣ３９と成膜ローラーＣ４０とを電極としても利用する場合には、電極としても利用可能なようにその材質や設計を適宜変更すればよい。
【１２５２】
また、このような製造装置Ｃ３１においては、一対の成膜ローラー（成膜ローラーＣ３９及びＣ４０）は、その中心軸が同一平面上において略平行となるようにして配置することが好ましい。このようにして、一対の成膜ローラー（成膜ローラーＣ３９及びＣ４０）を配置することにより、成膜レートを倍にできる。
【１２５３】
そして、このような製造装置Ｃ３１によれば、ＣＶＤ法により樹脂基板Ｃ２の表面上に無機ガスバリアー層Ｃ４（乾式ガスバリアー層）を形成することが可能であり、成膜ローラーＣ３９上において樹脂基板Ｃ２の表面上に無機ガスバリアー層成分を堆積させつつ、さらに成膜ローラーＣ４０上においても樹脂基板Ｃ２の表面上に無機ガスバリアー層成分を堆積させることもできるため、樹脂基板Ｃ２の表面上に無機ガスバリアー層Ｃ４を効率よく形成することができる。
【１２５４】
成膜ローラーＣ３９及びＣ４０の内部には、成膜ローラーが回転しても回転しないようにして固定された磁場発生装置Ｃ４３及びＣ４４がそれぞれ設けられている。
【１２５５】
成膜ローラーＣ３９及びＣ４０にそれぞれ設けられた磁場発生装置Ｃ４３及びＣ４４は、一方の成膜ローラーＣ３９に設けられた磁場発生装置Ｃ４３と他方の成膜ローラーＣ４０に設けられた磁場発生装置Ｃ４４との間で磁力線がまたがらず、それぞれの磁場発生装置Ｃ４３及びＣ４４がほぼ閉じた磁気回路を形成するように磁極を配置することが好ましい。このような磁場発生装置Ｃ４３及びＣ４４を設けることにより、各成膜ローラーＣ３９及びＣ４０の対向側表面付近に磁力線が膨らんだ磁場の形成を促進することができ、その膨出部にプラズマが収束されやすくなるため、成膜効率を向上させることができる点で優れている。
【１２５６】
また、成膜ローラーＣ３９及びＣ４０にそれぞれ設けられた磁場発生装置Ｃ４３及びＣ４４は、それぞれローラー軸方向に長いレーストラック状の磁極を備え、一方の磁場発生装置Ｃ４３と他方の磁場発生装置Ｃ４４とは向かい合う磁極が同一極性となるように磁極を配置することが好ましい。このような磁場発生装置Ｃ４３及びＣ４４を設けることにより、それぞれの磁場発生装置Ｃ４３及びＣ４４について、磁力線が対向するローラー側の磁場発生装置にまたがることなく、ローラー軸の長さ方向に沿って対向空間（放電領域）に面したローラー表面付近にレーストラック状の磁場を容易に形成することができ、その磁場にプラズマを収束させることができため、ローラー幅方向に沿って巻き掛けられた幅広の樹脂基板Ｃ２を用いて効率的に蒸着膜である無機ガスバリアー層Ｃ４を形成することができる点で優れている。
【１２５７】
成膜ローラーＣ３９及びＣ４０としては適宜公知のローラーを用いることができる。このような成膜ローラーＣ３９及びＣ４０としては、より効率よく薄膜を形成することができるという観点から、直径が同一のものを使うことが好ましい。
【１２５８】
また、このような成膜ローラーＣ３９及びＣ４０の直径としては、放電条件、チャンバーのスペース等の観点から、直径が３００〜１０００ｍｍφの範囲内、特に３００〜７００ｍｍφの範囲内であることが好ましい。成膜ローラーの直径が３００ｍｍφ以上であれば、プラズマ放電空間が小さくなることがないため生産性の劣化もなく、短時間でプラズマ放電の全熱量が樹脂基板Ｃ２にかかることを回避できることから、樹脂基板Ｃ２へのダメージを軽減でき好ましい。一方、成膜ローラーの直径が１０００ｍｍφ以下であれば、プラズマ放電空間の均一性等も含めて装置設計上、実用性を保持することができるため好ましい。
【１２５９】
このような製造装置Ｃ３１においては、樹脂基板Ｃ２の表面がそれぞれ対向するように、一対の成膜ローラー（成膜ローラーＣ３９及びＣ４０）上に、樹脂基板Ｃ２が配置されている。このようにして樹脂基板Ｃ２を配置することにより、成膜ローラーＣ３９と成膜ローラーＣ４０との間の対向空間に放電を行ってプラズマを発生させる際に、一対の成膜ローラー間に存在する樹脂基板Ｃ２のそれぞれの表面を同時に成膜することが可能となる。
【１２６０】
すなわち、このような製造装置Ｃ３１によれば、プラズマＣＶＤ法により、成膜ローラーＣ３９上にて樹脂基板Ｃ２の表面上に無機ガスバリアー層成分を堆積させ、さらに成膜ローラーＣ４０上にて無機ガスバリアー層成分を堆積させることができるため、樹脂基板Ｃ２の表面上に無機ガスバリアー層Ｃ４を効率よく形成することが可能となる。
【１２６１】
このような製造装置Ｃ３１に用いる送出しローラーＣ３２及び搬送ローラーＣ３３〜Ｃ３６としては、適宜公知のローラーを用いることができる。また、巻取りローラーＣ４５としても、樹脂基板Ｃ２上に無機ガスバリアー層Ｃ４を形成した封止基板Ｃ１を巻き取ることが可能なものであればよく、特に制限されず、適宜公知のローラーを用いることができる。
【１２６２】
また、ガス供給管Ｃ４１及び真空ポンプ（図示略）としては、原料ガス等を所定の速度で供給又は排出することが可能なものを適宜用いることができる。
【１２６３】
また、ガス供給手段であるガス供給管Ｃ４１は、成膜ローラーＣ３９と成膜ローラーＣ４０との間の対向空間（放電領域；成膜ゾーン）の一方に設けることが好ましく、真空排気手段である真空ポンプは、対向空間の他方に設けることが好ましい。このようにガス供給手段であるガス供給管Ｃ４１と、真空排気手段である真空ポンプを配置することにより、成膜ローラーＣ３９と成膜ローラーＣ４０との間の対向空間に効率よく成膜ガスを供給することができ、成膜効率を向上させることができる点で優れている。
【１２６４】
さらに、プラズマ発生用電源Ｃ４２としては、適宜公知のプラズマ発生装置の電源を用いることができる。このようなプラズマ発生用電源Ｃ４２は、これに接続された成膜ローラーＣ３９と成膜ローラーＣ４０とに電力を供給して、これらを放電のための対向電極として利用することを可能とする。このようなプラズマ発生用電源Ｃ４２としては、より効率よくプラズマＣＶＤを実施することが可能となることから、一対の成膜ローラーの極性を交互に反転させることが可能なもの（交流電源など）を利用することが好ましい。
【１２６５】
また、このようなプラズマ発生用電源Ｃ４２としては、より効率よくプラズマＣＶＤを実施することが可能となることから、印加電力を１００Ｗ〜１０ｋＷの範囲内とすることができ、かつ交流の周波数を５０Ｈｚ〜５００ｋＨｚとすることが可能なものであることがより好ましい。
【１２６６】
また、磁場発生装置Ｃ４３及びＣ４４としては適宜公知の磁場発生装置を用いることができる。さらに、樹脂基板Ｃ２としては、本発明で用いられる樹脂基板の他に、無機ガスバリアー層Ｃ４をあらかじめ形成させたものを用いることができる。このように、樹脂基板Ｃ２として無機ガスバリアー層Ｃ４をあらかじめ形成させたものを用いることにより、無機ガスバリアー層Ｃ４の層厚を厚くすることも可能である。
【１２６７】
このような図４１に示す製造装置Ｃ３１を用いて、例えば、原料ガスの種類、プラズマ発生装置の電極ドラムの電力、真空チャンバー内の圧力、成膜ローラーＣ３９及びＣ４０の直径、及び樹脂基板Ｃ２の搬送速度を適宜調整することにより、無機ガスバリアー層Ｃ４を製造することができる。
【１２６８】
すなわち、図４１に示す製造装置Ｃ３１を用いて、成膜ガス（原料ガス等）を真空チャンバー内に供給しつつ、一対の成膜ローラーＣ３９及びＣ４０間に放電を発生させることにより、成膜ガス（原料ガス等）がプラズマによって分解され、成膜ローラーＣ３９上の樹脂基板Ｃ２の表面上及び成膜ローラーＣ４０上の樹脂基板Ｃ２の表面上に、無機ガスバリアー層Ｃ４がプラズマＣＶＤ法により形成される。この際、成膜ローラーＣ３９及びＣ４０のローラー軸の長さ方向に沿って対向空間（放電領域）に面したローラー表面付近にレーストラック状の磁場が形成され、磁場にプラズマを収束させる。なお、このような成膜に際しては、樹脂基板Ｃ２が送出しローラーＣ３２や成膜ローラーＣ３９等により搬送されることにより、ロールｔｏロール方式の連続的な成膜プロセスを可能とし、樹脂基板Ｃ２の表面上に無機ガスバリアー層Ｃ４が形成される。
【１２６９】
ガス供給管Ｃ４１から対向空間に供給される成膜ガス（原料ガス等）としては、原料ガス、反応ガス、キャリアガス、放電ガスを単独又は２種以上混合して用いることができる。無機ガスバリアー層Ｃ４の形成に用いる成膜ガス中の原料ガスとしては、形成する無機ガスバリアー層Ｃ４の材質に応じて適宜選択して使用することができる。
【１２７０】
このような原料ガスとしては、例えば、ケイ素を含有する有機ケイ素化合物や炭素を含有する有機化合物ガスを用いることができる。このような有機ケイ素化合物としては、例えば、ヘキサメチルジシロキサン（ＨＭＤＳＯ）、ヘキサメチルジシラン（ＨＭＤＳ）、１，１，３，３−テトラメチルジシロキサン、ビニルトリメチルシラン、メチルトリメチルシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン（ＴＭＯＳ）、テトラエトキシシラン（ＴＥＯＳ）、フェニルトリメトキシシラン、メチルトリエトキシシラン、オクタメチルシクロテトラシロキサンが挙げられる。これらの有機ケイ素化合物の中でも、化合物の取り扱い性及び得られる無機ガスバリアー層Ｃ４のガスバリアー性等の特性の観点から、ヘキサメチルジシロキサン、１，１，３，３−テトラメチルジシロキサンが好ましい。これらの有機ケイ素化合物は、単独でも又は２種以上を組み合わせても使用することができる。また、炭素を含有する有機化合物ガスとしては、例えば、メタン、エタン、エチレン、アセチレンを例示することができる。これら有機ケイ素化合物ガスや有機化合物ガスは、無機ガスバリアー層Ｃ４の種類に応じて適切な原料ガスが選択される。
【１２７１】
また、成膜ガスとしては、原料ガスの他に反応ガスを用いてもよい。このような反応ガスとしては、原料ガスと反応して酸化物、窒化物等の無機化合物となるガスを適宜選択して使用することができる。酸化物を形成するための反応ガスとしては、例えば、酸素、オゾンを用いることができる。また、窒化物を形成するための反応ガスとしては、例えば、窒素、アンモニアを用いることができる。これらの反応ガスは、単独でも又は２種以上を組み合わせても使用することができ、例えば、酸窒化物を形成する場合には、酸化物を形成するための反応ガスと窒化物を形成するための反応ガスとを組み合わせて使用することができる。
【１２７２】
成膜ガスとしては、原料ガスを真空チャンバー内に供給するために、必要に応じて、キャリアガスを用いてもよい。さらに、成膜ガスとしては、プラズマ放電を発生させるために、必要に応じて、放電用ガスを用いてもよい。このようなキャリアガス及び放電用ガスとしては、適宜公知のものを使用することができ、例えば、ヘリウム、アルゴン、ネオン、キセノン等の希ガスや水素を用いることができる。
【１２７３】
このような成膜ガスが原料ガスと反応ガスとを含有する場合には、原料ガスと反応ガスとの比率としては、原料ガスと反応ガスとを完全に反応させるために理論上必要となる反応ガスの量の比率よりも、反応ガスの比率を過剰にしすぎないことが好ましい。反応ガスの比率を過剰にしすぎないことで、形成される無機ガスバリアー層Ｃ４によって、優れたガスバリアー性や耐屈曲性を得ることができる点で優れている。また、成膜ガスが有機ケイ素化合物と酸素とを含有するものである場合には、成膜ガス中の有機ケイ素化合物の全量を完全酸化するのに必要な理論酸素量以下であることが好ましい。
【１２７４】
以下、上記図４１の装置を用いた無機ガスバリアー層Ｃ４の製造において、成膜ガスとして、原料ガスとしてのヘキサメチルジシロキサン（有機ケイ素化合物、ＨＭＤＳＯ、（ＣＨ３）６Ｓｉ２Ｏ）と、反応ガスとしての酸素（Ｏ２）を含有するものとを用い、ケイ素−酸素系の薄膜を製造する場合を例に挙げて、成膜ガス中の原料ガスと反応ガスとの好適な比率等について、より詳細に説明する。
【１２７５】
原料ガスとしてのヘキサメチルジシロキサン（ＨＭＤＳＯ、（ＣＨ３）６Ｓｉ２Ｏ）と、反応ガスとしての酸素（Ｏ２）と、を含有する成膜ガスをプラズマＣＶＤにより反応させてケイ素−酸素系の薄膜を作製する場合、その成膜ガスにより下記反応式（１）で表されるような反応が起こり、二酸化ケイ素が生成する。
【１２７６】
反応式（１）
（ＣＨ３）６Ｓｉ２Ｏ＋１２Ｏ２→６ＣＯ２＋９Ｈ２Ｏ＋２ＳｉＯ２
このような反応においては、ヘキサメチルジシロキサン１モルを完全酸化するのに必要な酸素量は１２モルである。そのため、成膜ガス中に、ヘキサメチルジシロキサン１モルに対して酸素を１２モル以上含有させて完全に反応させた場合には、均一な二酸化ケイ素膜が形成されてしまう。
【１２７７】
そのため、本発明において、無機ガスバリアー層を形成する際には、上記反応式（１）の反応が完全に進行してしまわないように、ヘキサメチルジシロキサン１モルに対して酸素量を化学量論比の１２モルより少なくすることが好ましい。
【１２７８】
なお、実際のプラズマＣＶＤチャンバー内の反応では、原料のヘキサメチルジシロキサンと反応ガスの酸素とは、ガス供給部から成膜領域へ供給されて成膜されるので、反応ガスの酸素のモル量（流量）が原料のヘキサメチルジシロキサンのモル量（流量）の１２倍のモル量（流量）であったとしても、現実には完全に反応を進行させることはできず、酸素の含有量を化学量論比に比して大過剰に供給して初めて反応が完結すると考えられる（例えば、ＣＶＤにより完全酸化させて酸化ケイ素を得るために、酸素のモル量（流量）を原料のヘキサメチルジシロキサンのモル量（流量）の２０倍以上程度とする場合もある。）。
【１２７９】
そのため、原料のヘキサメチルジシロキサンのモル量（流量）に対する酸素のモル量（流量）は、化学量論比である１２倍量以下（より好ましくは、１０倍以下）の量であることが好ましい。このような比でヘキサメチルジシロキサン及び酸素を含有させることにより、完全に酸化されなかったヘキサメチルジシロキサン中の炭素原子や水素原子が無機ガスバリアー層中に取り込まれ、得られる封止基板において優れたガスバリアー性及び耐屈曲性を発揮させることが可能となる。
【１２８０】
なお、有機ＥＬ素子や太陽電池などのような透明性を必要とするデバイス用のフレキシブル基板への利用の観点から、成膜ガス中のヘキサメチルジシロキサンのモル量（流量）に対する酸素のモル量（流量）の下限は、ヘキサメチルジシロキサンのモル量（流量）の０．１倍より多い量とすることが好ましく、０．５倍より多い量とすることがより好ましい。
【１２８１】
また、真空チャンバー内の圧力（真空度）は、原料ガスの種類等に応じて適宜調整することができるが、０．５〜５０Ｐａの範囲内とすることが好ましい。
【１２８２】
また、このようなプラズマＣＶＤ法において、成膜ローラーＣ３９と成膜ローラーＣ４０との間に放電するために、プラズマ発生用電源Ｃ４２に接続された電極ドラム（成膜ローラーＣ３９及びＣ４０に設置されている。）に印加する電力は、原料ガスの種類や真空チャンバー内の圧力等に応じて適宜調整することができるものであり一概にいえるものでないが、０．１〜１０ｋＷの範囲内とすることが好ましい。このような印加電力が０．１ｋＷ以上であれば、パーティクルの発生を十分に抑制することができ、他方、１０ｋＷ以下であれば、成膜時に発生する熱量を抑えることができ、成膜時の樹脂基板表面の温度が上昇するのを抑制できる。そのため、樹脂基板が熱負けすることなく、成膜時にシワが発生することを防止できる点で優れている。
【１２８３】
樹脂基板Ｃ２の搬送速度（ライン速度）は、原料ガスの種類や真空チャンバー内の圧力等に応じて適宜調整することができるが、０．２５〜１００ｍ／ｍｉｎの範囲内とすることが好ましく、０．５〜２０ｍ／ｍｉｎの範囲内とすることがより好ましい。ライン速度が０．２５ｍ／ｍｉｎ以上であれば、樹脂基板に熱に起因するシワの発生を効果的に抑制することができる。他方、１００ｍ／ｍｉｎ以下であれば、生産性を損なうことなく、無機ガスバリアー層として十分な層厚を確保することができる点で優れている。
【１２８４】
上記したように、本実施形態のより好ましい態様としては、本発明に用いられる無機ガスバリアー層を、図４１に示す対向ローラー電極を有するプラズマＣＶＤ装置（ロール・ｔｏ・ロール方式）を用いたプラズマＣＶＤ法によって成膜することである。これは、対向ローラー電極を有するプラズマＣＶＤ装置（ロール・ｔｏ・ロール方式）を用いて量産する場合に、可撓性（屈曲性）に優れ、機械的強度、特にロール・ｔｏ・ロールでの搬送時の耐久性と、ガスバリアー性能とが両立する無機ガスバリアー層を効率よく製造することができるためである。このような製造装置は、太陽電池や電子部品などに使用される温度変化に対する耐久性が求められる封止基板を、安価でかつ容易に量産することができる点でも優れている。
【１２８５】
次に、ポリシラザンを含む層を改質処理して形成される無機ガスバリアー層について、詳細に説明する。
【１２８６】
本発明に用いられる無機ガスバリアー層の形成に用いられるポリシラザンとは、ケイ素−窒素結合を有するポリマーであり、Ｓｉ−Ｎ、Ｓｉ−Ｈ、Ｎ−Ｈ等の結合を有するＳｉＯ２、Ｓｉ３Ｎ４、及び両方の中間固溶体ＳｉＯｘＮｙ等のセラミック前駆体無機ポリマーであり、好ましくは下記一般式（Ｐ）で表される構造を有している。
【１２８７】
一般式（Ｐ）
−〔−Ｓｉ（Ｒ１）（Ｒ２）−Ｎ（Ｒ３）−〕ｎ−
一般式（Ｐ）中、Ｒ１、Ｒ２及びＲ３は、それぞれ独立に、水素原子、アルキル基、アルケニル基、シクロアルキル基、アリール基、アルキルシリル基、アルキルアミノ基、アルコキシ基を表す。Ｒ１、Ｒ２及びＲ３は、互いに同じであっても異なるものであってもよい。
【１２８８】
また、上記一般式（Ｐ）において、ｎは、整数であり、一般式（Ｐ）で表される構造を有するポリシラザンが１５０〜１５００００ｇ／モルの数平均分子量を有するように定められることが好ましい。
【１２８９】
本発明では、得られる無機ガスバリアー層の膜としての緻密性の観点からは、Ｒ１、Ｒ２及びＲ３の全てが水素原子であるパーヒドロポリシラザン（ＰＨＰＳ）が特に好ましい。
【１２９０】
パーヒドロポリシラザンは、直鎖構造と６及び８員環を中心とする環構造が存在した構造と推定されている。その分子量は、数平均分子量（Ｍｎ）で約６００〜２０００程度（ポリスチレン換算）であり、液体又は固体の物質であり、分子量により異なる。
【１２９１】
ポリシラザンは有機溶媒に溶解した溶液状態で市販されており、市販品をそのままポリシラザン層形成用塗布液として使用することができる。ポリシラザン溶液の市販品としては、ＡＺエレクトロニックマテリアルズ株式会社製のＮＮ１２０−１０、ＮＮ１２０−２０、ＮＡＸ１２０−２０、ＮＮ１１０、ＮＮ３１０、ＮＮ３２０、ＮＬ１１０Ａ、ＮＬ１２０Ａ、ＮＬ１２０−２０、ＮＬ１５０Ａ、ＮＰ１１０、ＮＰ１４０、ＳＰ１４０等が挙げられる。
【１２９２】
ポリシラザンを含有する塗布液（以下、単にポリシラザン含有塗布液とも称する。）を調製するための溶媒としては、ポリシラザンを溶解できるものであれば特に制限されないが、ポリシラザンと容易に反応してしまう水及び反応性基（例えば、ヒドロキシ基、又はアミン基等）を含まず、ポリシラザンに対して不活性の有機溶媒が好ましく、非プロトン性の有機溶媒がより好ましい。
【１２９３】
具体的には、ポリシラザン含有塗布液を調製するための溶媒としては、非プロトン性溶媒、例えば、ペンタン、ヘキサン、シクロヘキサン、トルエン、キシレン、ソルベッソ、ターベン等の脂肪族炭化水素、脂環式炭化水素、芳香族炭化水素等の炭化水素溶媒、塩化メチレン、トリクロロエタン等のハロゲン炭化水素溶媒、酢酸エチル、酢酸ブチル等のエステル類、アセトン、メチルエチルケトン等のケトン類、ジブチルエーテル、ジオキサン、テトラヒドロフラン等の脂肪族エーテル、脂環式エーテル等のエーテル類（例えば、テトラヒドロフラン、ジブチルエーテル、モノ−及びポリアルキレングリコールジアルキルエーテル（ジグライム類））などを挙げることができる。上記溶媒は、ポリシラザンの溶解度や溶媒の蒸発速度等の目的にあわせて選択され、単独で使用されても又は２種以上の混合物の形態で使用されてもよい。
【１２９４】
ポリシラザン含有塗布液におけるポリシラザンの濃度は、特に制限されず、目的とする無機ガスバリアー層の層厚や塗布液のポットライフによっても異なるが、好ましくは０．１〜３０質量％の範囲内、より好ましくは０．５〜２０質量％の範囲内、さらに好ましくは１〜１５質量％の範囲内である。
【１２９５】
ポリシラザン含有塗布液は、酸化窒化ケイ素への変性を促進するために、ポリシラザンとともに触媒を含有することが好ましい。本発明に適用可能な触媒としては、塩基性触媒が好ましく、特に、Ｎ，Ｎ−ジエチルエタノールアミン、Ｎ，Ｎ−ジメチルエタノールアミン、トリエタノールアミン、トリエチルアミン、３−モルホリノプロピルアミン、Ｎ，Ｎ，Ｎ′，Ｎ′−テトラメチル−１，３−ジアミノプロパン、Ｎ，Ｎ，Ｎ′，Ｎ′−テトラメチル−１，６−ジアミノヘキサン等のアミン触媒、Ｐｔアセチルアセトナート等のＰｔ化合物、プロピオン酸Ｐｄ等のＰｄ化合物、Ｒｈアセチルアセトナート等のＲｈ化合物等の金属触媒、Ｎ−複素環式化合物が挙げられる。これらのうち、アミン触媒を用いることが好ましい。この際添加する触媒の濃度としては、ポリシラザンを基準としたとき、好ましくは０．１〜１０質量％の範囲内、より好ましくは０．２〜５質量％に範囲内、さらに好ましくは０．５〜２質量％の範囲内である。触媒添加量をこの範囲内とすることで、反応の急激な進行よる過剰なシラノール形成、及び膜密度の低下、膜欠陥の増大などを避けることができる。
【１２９６】
ポリシラザン含有塗布液には、必要に応じて、下記に挙げる添加剤を用いることができる。例えば、セルロースエーテル類、セルロースエステル類（例えば、エチルセルロース、ニトロセルロース、セルロースアセテート、セルロースアセトブチレート等）、天然樹脂（例えば、ゴム、ロジン樹脂等）、合成樹脂（例えば、重合樹脂等）、縮合樹脂（例えば、アミノプラスト、特に尿素樹脂、メラミンホルムアルデヒド樹脂、アルキド樹脂、アクリル樹脂、ポリエステル若しくは変性ポリエステル、エポキシド、ポリイソシアネート若しくはブロック化ポリイソシアネート、ポリシロキサン等）である。
【１２９７】
ポリシラザン含有塗布液を塗布する方法としては、従来公知の適切な湿式塗布方法が採用される。具体例としては、スピンコート法、ダイコート法、ロールコート法、フローコート法、インクジェット法、スプレーコート法、プリント法、ディップコート法、流延成膜法、バーコート法、グラビア印刷法等が挙げられる。
【１２９８】
塗布厚さは、目的に応じて適切に設定され得る。例えば、塗布厚さは、乾燥後の厚さが１０ｎｍ〜１０μｍ程度であることが好ましく、１５ｎｍ〜１μｍの範囲内であることがより好ましく、２０〜５００ｎｍの範囲内であることがさらに好ましい。ポリシラザン層の層厚が１０ｎｍ以上であれば十分なガスバリアー性を得ることができ、１０μｍ以下であれば、ポリシラザン層形成時に安定した塗布性を得ることができ、かつ高い光線透過性を実現できる。
【１２９９】
改質処理とは、ポリシラザン化合物の一部又は全部が、酸化ケイ素又は酸化窒化ケイ素へ転化する反応をいう。
【１３００】
これによって、無機ガスバリアー層が全体としてガスバリアー性（水蒸気透過度が１×１０−３ｇ／（ｍ２・ｄａｙ）以下）を発現するに貢献できるレベルの無機薄膜を形成することができる。
【１３０１】
具体的には、加熱処理、プラズマ処理、活性エネルギー線照射処理等が挙げられる。中でも、低温で改質可能であり基材種の選択の自由度が高いという観点から、活性エネルギー線照射による処理が好ましい。
【１３０２】
（加熱処理）
加熱処理の方法としては、例えば、ヒートブロック等の発熱体に基板を接触させ熱伝導により塗膜を加熱する方法、抵抗線等による外部ヒーターにより塗膜が載置される環境を加熱する方法、ＩＲヒーターといった赤外領域の光を用いた方法等が挙げられるが、これらに限定されない。加熱処理を行う場合、塗膜の平滑性を維持できる方法を適宜選択すればよい。
【１３０３】
塗膜を加熱する温度としては、４０〜２５０℃の範囲内が好ましく、６０〜１５０℃の範囲内がより好ましい。加熱時間としては、１０秒〜１００時間の範囲内が好ましく、３０秒〜５分の範囲内が好ましい。
【１３０４】
（プラズマ処理）
本発明において、改質処理として用いることのできるプラズマ処理は、公知の方法を用いることができるが、好ましくは大気圧プラズマ処理等を挙げることができる。大気圧近傍でのプラズマＣＶＤ処理を行う大気圧プラズマＣＶＤ法は、真空下のプラズマＣＶＤ法に比べ、減圧する必要がなく生産性が高いだけでなく、プラズマ密度が高密度であるために成膜速度が速く、さらには通常のＣＶＤ法の条件に比較して、大気圧下という高圧力条件では、ガスの平均自由工程が非常に短いため、極めて均質の膜が得られる。
【１３０５】
大気圧プラズマ処理の場合は、放電ガスとしては窒素ガス又は長周期型周期表の第１８族原子、具体的には、ヘリウム、ネオン、アルゴン、クリプトン、キセノン、ラドン等が用いられる。これらの中でも窒素、ヘリウム、アルゴンが好ましく用いられ、特に窒素がコストも安く好ましい。
【１３０６】
（活性エネルギー線照射処理）
活性エネルギー線としては、例えば、赤外線、可視光線、紫外線、Ｘ線、電子線、α線、β線、γ線等が使用可能であるが、電子線又は紫外線が好ましく、紫外線がより好ましい。紫外線（紫外光と同義）によって生成されるオゾンや活性酸素原子は高い酸化能力を有しており、低温で高い緻密性と絶縁性とを有するガスバリアー層を形成することが可能である。
【１３０７】
紫外線照射処理においては、通常使用されているいずれの紫外線発生装置を使用することも可能である。
【１３０８】
本発明に用いられる無機ガスバリアー層の製造方法において、水分が取り除かれたポリシラザン化合物を含む塗膜は、紫外光照射による処理で改質される。紫外線によって生成されるオゾンや活性酸素原子は高い酸化能力を有しており、低温で高い緻密性と絶縁性を有する酸化ケイ素膜又は酸化窒化ケイ素膜を形成することが可能である。
【１３０９】
この紫外光照射により、セラミックス化に寄与するＯ２とＨ２Ｏや、紫外線吸収剤、ポリシラザン自身が励起、活性化される。そして、励起したポリシラザンのセラミックス化が促進され、得られるセラミックス膜が緻密になる。紫外光照射は、塗膜形成後であればいずれの時点で実施しても有効である。
【１３１０】
本発明での真空紫外光照射処理には、常用されているいずれの紫外線発生装置を使用することが可能である。なお、本発明でいう紫外光とは、一般には、真空紫外光とよばれる１０〜２００ｎｍの波長を有する電磁波を含む紫外光をいう。
【１３１１】
真空紫外光の照射は、照射される改質前のポリシラザン化合物を含む層を担持している樹脂基板がダメージを受けない範囲内で、照射強度や照射時間を設定することが好ましい。
【１３１２】
例えば、２ｋＷ（８０Ｗ／ｃｍ×２５ｃｍ）のランプを用い、基材表面の強度が２０〜３００ｍＷ／ｃｍ２の範囲内、好ましくは５０〜２００ｍＷ／ｃｍ２の範囲内になるように基材−紫外線照射ランプ間の距離を設定し、０．１秒〜１０分間の照射を行うことができる。
【１３１３】
一般に、紫外線照射処理時の支持体の温度が１５０℃以上になると、樹脂フィルム等の場合には、支持体が変形したりその強度が劣化したりするなど、支持体の特性が損なわれることになる。しかしながら、アクリル樹脂等の耐熱性の高いフィルムなどの場合には、より高温での改質処理が可能である。したがって、この紫外線照射時の支持体の温度としては、一般的な上限はなく、樹脂基板の種類によって当業者が適宜設定することができる。また、紫外線照射雰囲気に特に制限はなく、空気中で実施すればよい。
【１３１４】
このような紫外線の発生手段としては、例えば、メタルハライドランプ、高圧水銀ランプ、低圧水銀ランプ、キセノンアークランプ、カーボンアークランプ、エキシマランプ、ＵＶ光レーザー等が挙げられるが、特に限定されない。また、発生させた紫外線を改質前のポリシラザン層に照射する際には、効率向上と均一な照射を達成する観点から、発生源からの紫外線を反射板で反射させてから改質前のポリシラザン層に照射することが望ましい。
【１３１５】
紫外線照射は、バッチ処理にも連続処理にも適合可能であり、使用する樹脂基板の形状によって適宜選定することができる。ポリシラザン化合物を含む塗布層を有する樹脂基板が長尺フィルム状である場合には、これを搬送させながら上記のような紫外線発生源を具備した乾燥ゾーンで連続的に紫外線を照射することによりセラミックス化することができる。紫外線照射に要する時間は、使用する樹脂基板やポリシラザン化合物を含む塗布層の組成、濃度にもよるが、一般に０．１秒〜１０分間であり、好ましくは０．５秒〜３分間である。
【１３１６】
（真空紫外線照射処理：エキシマ照射処理）
本発明において、最も好ましい改質処理方法は、真空紫外線照射による処理（エキシマ照射処理）である。
【１３１７】
真空紫外光（ＶＵＶ）照射時に、これら酸素以外のガスとしては乾燥不活性ガスを用いることが好ましく、特にコストの観点から乾燥窒素ガスを用いることが好ましい。酸素濃度の調整は照射庫内へ導入する酸素ガス、不活性ガスの流量を計測し、流量比を変えることで調整可能である。
【１３１８】
具体的に、本発明における改質前のポリシラザン化合物を含む層の改質処理方法は、真空紫外光照射による処理である。真空紫外光照射による処理は、ポリシラザン化合物内の原子間結合力より大きい１００〜２００ｎｍの光エネルギーを用い、好ましくは１００〜１８０ｎｍの波長の光のエネルギーを用い、原子の結合を光量子プロセスと呼ばれる光子のみの作用により、直接切断しながら活性酸素やオゾンによる酸化反応を進行させることで、比較的低温で酸化ケイ素膜の形成を行う方法である。これに必要な真空紫外光源としては、希ガスエキシマランプが好ましく用いられる。
【１３１９】
なお、Ｘｅ、Ｋｒ、Ａｒ、Ｎｅ等の希ガスの原子は化学的に結合して分子を作らないため、不活性ガスと呼ばれる。しかし、放電等によりエネルギーを得た希ガスの原子（励起原子）は他の原子と結合して分子を作ることができる。希ガスがキセノンの場合には、
ｅ＋Ｘｅ→ｅ＋Ｘｅ＊
Ｘｅ＊＋Ｘｅ＋Ｘｅ→Ｘｅ２＊＋Ｘｅ
Ｘｅ２＊→Ｘｅ＋Ｘｅ＋ｈν（１７２ｎｍ）
となり、励起されたエキシマ分子であるＸｅ２＊が基底状態に遷移するときに１７２ｎｍのエキシマ光（真空紫外光）を発光する。
【１３２０】
エキシマランプの特徴としては、放射が一つの波長に集中し、必要な光以外がほとんど放射されないので効率が高いことが挙げられる。また、余分な光が放射されないので、対象物の温度を低く保つことができる。さらには、始動・再始動に時間を要さないので、瞬時の点灯点滅が可能である。
【１３２１】
真空紫外線照射工程において、ポリシラザン化合物を含む塗膜が受ける塗膜面での真空紫外線の照度は１ｍＷ／ｃｍ２〜１０Ｗ／ｃｍ２の範囲内であること好ましく、３０〜２００ｍＷ／ｃｍ２の範囲内であることがより好ましく、５０〜１６０ｍＷ／ｃｍ２の範囲内であることさらに好ましい。１ｍＷ／ｃｍ２以上であれば、十分な改質効率が得られうる。また、１０Ｗ／ｃｍ２以下であれば、塗膜のアブレーションが生じにくく、樹脂基板にダメージを与えにくい。
【１３２２】
ポリシラザン化合物を含む層における真空紫外線の照射エネルギー量は、１０〜１００００ｍＪ／ｃｍ２の範囲内が好ましく、１００〜８０００ｍＪ／ｃｍ２の範囲内であることがより好ましく、２００〜６０００ｍＪ／ｃｍ２であることがさらに好ましく、５００〜５０００ｍＪ／ｃｍ２の範囲内であることが特に好ましい。１０ｍＪ／ｃｍ２以上であれば十分な改質効率が得られ、１００００ｍＪ／ｃｍ２以下であればクラックや樹脂基板の熱変形が生じにくい。
【１３２３】
また、真空紫外光（ＶＵＶ）を照射する際の、酸素濃度は３００〜１００００体積ｐｐｍ（１体積％）の範囲内とすることが好ましく、さらに好ましくは、５００〜５０００体積ｐｐｍである。このような酸素濃度の範囲内に調整することにより、酸素過多の無機ガスバリアー層の生成を防止してガスバリアー性の劣化を防止することができる。
【１３２４】
エキシマ発光を得るには、誘電体バリア放電を用いる方法が知られている。誘電体バリア放電とは、両電極間に誘電体（エキシマランプの場合は透明石英）を介してガス空間を配し、電極に数１０ｋＨｚの高周波高電圧を印加することによりガス空間に生じる雷に似た非常に細いｍｉｃｒｏ  ｄｉｓｃｈａｒｇｅと呼ばれる放電である。
【１３２５】
また、効率よくエキシマ発光を得る方法としては、誘電体バリア放電以外には無電極電界放電も知られている。無電極電界放電とは、容量性結合による放電であり、別名ＲＦ放電とも呼ばれる。ランプと電極及びその配置は、基本的には誘電体バリア放電と同じでよいが、両極間に印加される高周波は数ＭＨｚで点灯される。無電極電界放電はこのように空間的に、また時間的に一様な放電が得られる。
【１３２６】
そして、Ｘｅエキシマランプは、波長の短い１７２ｎｍの紫外線を単一波長で放射することから発光効率に優れている。この光は、酸素の吸収係数が大きいため、微量な酸素でラジカルな酸素原子種やオゾンを高濃度で発生することができる。また、有機物の結合を解離させる波長の短い１７２ｎｍの光のエネルギーは能力が高いことが知られている。この活性酸素やオゾンと紫外線放射が持つ高いエネルギーによって、短時間でポリシラザン化合物を含む塗布層の改質を実現できる。したがって、波長１８５ｎｍ、２５４ｎｍの発する低圧水銀ランプやプラズマ洗浄と比べて高スループットに伴うプロセス時間の短縮や設備面積の縮小、熱によるダメージを受けやすい有機材料やプラスチック基板、樹脂フィルム等への照射を可能としている。
【１３２７】
また、エキシマランプは光の発生効率が高いため、低い電力の投入で点灯させることが可能である。また、光による温度上昇の要因となる波長の長い光は発せず、紫外線領域で単一波長のエネルギーを照射するため、照射対象物の表面温度の上昇が抑えられる特徴を有する。このため、熱の影響を受けやすいとされるポリエチレンテレフタレート等の樹脂フィルムを基材とする封止基板への照射に適している。
【１３２８】
上記の塗布によって形成される層は、ポリシラザン化合物を含む塗膜に真空紫外線を照射する工程において、ポリシラザンの少なくとも一部が改質されることで、層全体としてＳｉＯｘＮｙＣｚの組成で示される酸化窒化ケイ素を含むケイ素含有膜が形成される。
【１３２９】
なお、膜組成は、ＸＰＳ（Ｘ−ｒａｙ  Ｐｈｏｔｏｅｌｅｃｔｒｏｎ  Ｓｐｅｃｔｒｏｓｃｏｐｙ）表面分析装置を用いて、原子組成比を測定することで測定できる。また、シリコーン含有膜を切断して切断面をＸＰＳ表面分析装置で原子組成比を測定することでも測定することができる。
【１３３０】
また、膜密度は、目的に応じて適切に設定され得る。例えば、シリコーン含有膜の膜密度は、１．５〜２．６ｇ／ｃｍ３の範囲内にあることが好ましい。この範囲内であれば、膜の緻密さが向上しガスバリアー性の劣化や、高温高湿条件下での膜の劣化を防止することができる。
【実施例】
【１３３１】
以下、実施例を挙げて本発明を具体的に説明するが、本発明はこれらに限定されるものではない。なお、実施例において「部」又は「％」の表示を用いるが、特に断りがない限り「質量部」又は「質量％」を表す。【１３３２】
［実施例１］
＜ゴム粒子Ｂ−１の調製＞
内容積６０リットルの還流冷却器付反応器に、イオン交換水３８．２リットル、ジオクチルスルホコハク酸ナトリウム１１１．６ｇを投入し、２５０ｒｐｍの回転数で撹拌しながら、窒素雰囲気下７５℃に昇温し、酸素の影響が事実上無い状態にした。過硫酸アンモニウム（ＡＰＳ）０．３６ｇを投入し、５分間撹拌後にメタクリル酸メチル（ＭＭＡ）１６５７ｇ、アクリル酸ブチル（ＢＡ）２１．６ｇ、及びメタクリル酸アリル（ＡＬＭＡ）１．６８ｇからなるモノマー混合物（ｃ１）を一括添加し、発熱ピークの検出後さらに２０分間保持して最内硬質層の重合を完結させた。【１３３３】
次に、過硫酸アンモニウム（ＡＰＳ）３．４８ｇを投入し、５分間撹拌後にアクリル酸ブチル（ＢＡ）１９６１ｇ、メタクリル酸メチル（ＭＭＡ）３４６ｇ、及びメタクリル酸アリル（ＡＬＭＡ）２６４．０ｇからなるモノマー混合物（ａ１）（ＢＡ／ＭＭＡ＝８５／１５質量比）を１２０分間かけて連続的に添加し、添加終了後さらに１２０分間保持して、軟質層の重合を完結させた。【１３３４】
次に、過硫酸アンモニウム（ＡＰＳ）１．３２ｇを投入し、５分間撹拌後にメタクリル酸メチル（ＭＭＡ）２１０６ｇ、アクリル酸ブチル（ＢＡ）２０１．６ｇからなるモノマー混合物（ｂ１）を２０分間かけて連続的に添加し、添加終了後さらに２０分間保持して硬質層１の重合を完結した。【１３３５】
次いで、過硫酸アンモニウム（ＡＰＳ）１．３２ｇを投入し、５分後にメタクリル酸メチル（ＭＭＡ）３１４８ｇ、アクリル酸ブチル（ＢＡ）２０１．６ｇ、及びｎ−オクチルメルカプタン（ｎ−ＯＭ）１０．１ｇからなるモノマー混合物（ｂ２）を２０分間かけて連続的に添加し、添加終了後にさらに２０分間保持した。ついで９５℃に昇温し、６０分間保持して、硬質層２の重合を完結させた。【１３３６】
得られた重合体ラテックスを少量採取し、吸光度法により平粒子径を求めたところ、０．１０μｍであった。残りのラテックスを３質量％硫酸ナトリウム温水溶液中へ投入して、塩析・凝固させ、次いで、脱水・洗浄を繰り返した後、乾燥して、４層構造のアクリル粒子（ゴム粒子Ｂ−１）を得た。得られたゴム粒子Ｂ−１の平均粒子径は２００ｎｍであり、ガラス転移温度（Ｔｇ）は−３０℃であった。【１３３７】
＜光学フィルム１０１の作製＞
（ゴム粒子分散液の調製）
２２．６質量部のゴム粒子Ｂ−１と、４００質量部のメチレンクロライドとを、ディゾルバーで５０分間撹拌混合した後、マイルダー分散機（大平洋機工株式会社製）を用いて１５００ｒｐｍ条件下で分散し、ゴム粒子分散液を得た。その後、ゴム粒子分散液は、貯蔵タンクに６時間停滞させ、貯蔵中は常時撹拌した。【１３３８】
（ドープの調製）
次いで、下記組成のドープを調製した。まず、加圧溶解タンクにメチレンクロライド、及びエタノールを添加した。次いで、加圧溶解タンクに、下記表IIに示すアクリル樹脂（Ａ−１）を撹拌しながら投入した。次いで、上記調製したゴム粒子分散液を投入して、これを６０℃に加熱し、撹拌しながら、完全に溶解した。加熱温度は、室温から５℃／ｍｉｎで昇温し、３０分間で溶解した後、３℃／ｍｉｎで降温した。得られた溶液をろ過精度３０μｍのフィルターで濾過した後、ドープを得た。【１３３９】
（ドープの組成）
アクリル樹脂（Ａ−１）：８８質量部
メチレンクロライド：７０質量部
エタノール：５０質量部
ゴム粒子分散液：４００質量部【１３４０】
（製膜）
次いで、無端ベルト流延装置を用い、ドープを温度３１℃、１８００ｍｍ幅でステンレスベルト支持体上に均一に流延した。ステンレスベルトの温度は２８℃に制御した。ステンレスベルトの搬送速度は２０ｍ／ｍｉｎとした。【１３４１】
ステンレスベルト支持体上で、流延（キャスト）したフィルム中の残留溶剤量が３０％になるまで溶剤を蒸発させた。次いで、剥離張力１２８Ｎ／ｍで、ステンレスベルト支持体上から剥離した。剥離したフィルムを多数のローラーで搬送させながら、得られた膜状物を、テンターにて（Ｔｇ＋１０）℃（本例では１２０℃）の条件下で幅方向に１．２倍延伸した。その後、ロールで搬送しながらさらに乾燥させ、テンタークリップで挟んだ端部をレーザーカッターでスリットして巻き取り、膜厚４０μｍの光学フィルム１０１を得た。【１３４２】
＜光学フィルム１０２〜１１２の作製＞
光学フィルム１０１の製造方法において、表II及び表IIIに示す条件に変更した以外は
同様の方法で光学フィルム１０２〜１１２を作製した。【１３４３】
＜光学フィルムの評価＞
上記光学フィルム１０１〜１１２について下記の測定・評価を行った。
＜透過写像性＞
スガ試験機（株）製の写像性測定器  ＩＣＭ−１Ｔを用いて測定した。通常入射角を０度で実施するところの透過測定を、敢えて入射角を７５度にした透過測定として実施した。フィルムの流れ方向と光学くし歯の方向が平行になるようにサンプルをセットした。光学くし歯の幅（ピッチ）は０．１２５ｍｍであった。
なお、試験片の透過光の光学軸に直交する光学くしを移動させて、光学軸上にくしの透過部分があるときの光量（Ｍ）とくしの遮光部分があるときの光量（ｍ）を求め、両者の差（Ｍ−ｍ）と和（Ｍ＋ｍ）との比率（Ｃ値（％））が、像鮮明度の尺度となる。
Ｃ値が、７０％以上であることが好ましく、８０％以上であることがより好ましく、９０％以上であることが特に好ましい。【１３４４】
＜異物数の測定＞
フィルムを水平な台の上に置き、蛍光灯の光を反射させて目視にて異物を観察した。
○：異物の個数が、３個／ｍ２以下である。
△：異物の個数が３個／ｍ２より多く、６個／ｍ２以下である。
×：異物の個数が６個／ｍ２より多い。【１３４５】
＜折り曲げ性＞
得られた光学フィルムを二つに折り曲げた際に割れる頻度を評価した。○及び△を実用上問題ないレベルとする。
○：全く破断しない
△：数回に１度破断することがある
×：必ず破断する【１３４６】
以上に記載した、アクリル樹脂フィルムの製造要件及び評価結果等を表II及び表IIIに
まとめた。【１３４７】
【表２】
2020149206.tif 000112
【１３４８】
【表３】
2020149206.tif 000113
【１３４９】
表IIIに示した結果から明らかなように本発明の製造方法によって製造されたアクリル樹脂フィルムは、透過写像性が優れている上に、異物が少なくかつ折り曲げ性に優れていることが分かる。【１３５０】
［実施例２］
＜有機マット剤１の作製＞
（種粒子の作製）
撹拌機、温度計を備えた重合器に、脱イオン水１０００ｇを入れ、そこへメタクリル酸メチル５０ｇ、ｔ−ドデシルメルカプタン６ｇを仕込み、撹拌下に窒素置換しながら７０℃まで加温した。内温を７０℃に保ち、重合開始剤として過硫酸カリウム１ｇを溶解した脱イオン水２０ｇを添加した後、１０時間重合させた。得られたエマルジョン中の種粒子の平均粒子径は、０．０５μｍであった。【１３５１】
（重合体粒子の作製）
撹拌機、温度計を備えた重合器に、ゲル化抑制剤としてラウリル硫酸ナトリウム２．４ｇを溶解した脱イオン水８００ｇを入れ、そこへ単量体混合物としてメタクリル酸メチル６６ｇ、スチレン２０ｇ及びエチレングリコールジメタクリレート６４ｇと、重合開始剤としてアゾビスイソブチロニトリル１ｇとの混合液を入れた。次いで、混合液をＴ．Ｋホモミキサー（特殊機化工業社製）にて撹拌して、分散液を得た。【１３５２】
得られた分散液に、上記種粒子を含むエマルジョン６０ｇを加え、３０℃で１時間撹拌して種粒子に単量体混合物を吸収させた。次いで、吸収させた単量体混合物を、窒素気流下で５０℃、５時間加温して重合させた後、室温（約２５℃）まで冷却して、重合体微粒子１（有機微粒子１）と、その表面に付着したラウリル酸ナトリウム（ゲル化抑制剤）とを含む複合体１のスラリーを得た。得られた有機微粒子１の平均粒子径は、０．１４μｍであった。【１３５３】
（重合体粒子の集合体の作製）
このエマルジョンを噴霧乾燥機としての坂本技研社製のスプレードライヤー（型式：アトマイザーテイクアップ方式、型番：ＴＲＳ−３ＷＫ）で次の条件下にて噴霧乾燥して有機マット剤１の集合体を得た。重合体粒子の集合体の平均粒子径は、３０μｍであった。
供給速度：２５ｍｌ／ｍｉｎ
アトマイザー回転数：１１０００ｒｐｍ
風量：２ｍ３／ｍｉｎ
噴霧乾燥機のスラリー入口温度：１００℃
重合体粒子集合体出口温度：５０℃【１３５４】
＜有機マット剤分散液の作製＞
８．０質量部の有機マット剤１と、４００質量部のメチレンクロライドとを、ディゾルバーで５０分間撹拌混合した後、マイルダー分散機（大平洋機工株式会社製）を用いて１５００ｒｐｍ条件下で分散し、有機マット剤分散液を得た。【１３５５】
＜光学フィルム２０１の作製＞
下記組成のドープを調製した。まず、加圧溶解タンクにメチレンクロライド、及びエタノールを添加した。次いで、加圧溶解タンクに、前記アクリル樹脂（Ａ−１）を撹拌しながら投入した。次いで、上記調製したゴム粒子分散液、及び、添加剤１として下記例示化合物１７６、添加剤３として前記有機マット剤１を含む有機マット剤分散液を投入して、これを６０℃に加熱し、撹拌しながら、完全に溶解した。加熱温度は、室温から５℃／ｍｉｎで昇温し、３０分間で溶解した後、３℃／ｍｉｎで降温した。得られた溶液をろ過精度３０μｍのフィルターで濾過した後、ドープを得た。【１３５６】
（ドープの組成）
アクリル樹脂（Ａ−１）：８４質量部
メチレンクロライド：４３質量部
エタノール：５０質量部
ゴム粒子分散液：４００質量部
添加剤１：３質量部
有機マット剤分散液：２７．８質量部【１３５７】
（製膜）
その後、前記光学フィルム１０１の作製における製膜と同様にして、得られたドープを用いて、膜厚４０μｍの光学フィルム２０１を得た。【１３５８】
＜光学フィルム２０２〜２１１の作製＞
前記光学フィルム２０１の作製において、添加剤１〜添加剤３の種類及び添加量を下記表IVに示すとおりに変更した以外は同様にして、光学フィルム２０２〜２１１を作製した。【１３５９】
なお、表IVに示す各化合物は以下のとおりである。【１３６０】
【化１０９】
2020149206.tif 000114
【１３６１】
・ＲＺ−２：Ｃ１２Ｈ２５Ｏ−Ｐ（＝Ｏ）−（ＯＫ）２
・ＲＺ−１０：Ｃ１２Ｈ２５ＯＳＯ３Ｎａ【１３６２】
＜凹状変形の評価＞
得られたフィルム表面のうち、金属ベルトに接していた面をレーザー顕微鏡の視野２ｍｍ×２．７ｍｍにて２０視野観察し、１０μｍ以上の凹形状の個数を集計した。○及び△を実用上問題ないレベルとする。
〇：０〜１個
△：２〜５個
×：６個以上【１３６３】
＜保存性の評価＞
フィルムを１ｃｍ角に切り出し、テンター延伸方向と並行に剃刀で５ｍｍ切れ込みを入れ、ガラス板に両面テープで貼合した。ガラス板ごとフィルムを６０℃９０％ＲＨと２０℃９０％ＲＨの条件を２時間で往復するサイクル条件の恒温槽に保存した。１００サイクル経過後に切れ込みの状態を顕微鏡観察した。○及び△を実用上問題ないレベルとする。〇：変化なし
△：切れ込みが１ｍｍ未満の範囲で進行していた
×：切れ込みが１ｍｍ以上進行していた、又は切れ込みと違う方向に亀裂が発生した【１３６４】
【表４】
2020149206.tif 000115
【１３６５】
［実施例３］
＜光学フィルム３０１〜３０３の作製＞
前記光学フィルム１０１の作製におけるゴム粒子分散液の調製において、「分散液の処方（ゴム粒子、メチレンクロライドの添加量、及びメタノールの添加有無）」と、「混合・分散機及びその条件」、「貯蔵・添加及びその条件」を下記表Ｖに示すとおりに変更した以外は同様にして、光学フィルム３０１〜３０３を作製した。【１３６６】
＜内部ヘイズの評価＞
得られた光学フィルム（位相差フィルム）の両面にグリセリン数滴を滴下し、厚さ１．３ｍｍのガラス板（ＭＩＣＲＯ ＳＬＩＤＥ ＧＬＡＳＳ品番Ｓ９２１３、ＭＡＴＳＵＮＡＭＩ製）２枚で両側から挟んだ状態で測定したヘイズ値から、ガラス２枚の間にグリセリンを数滴滴下した状態で測定したヘイズを引いた値（％）を下記表に示した。【１３６７】
【表５】
2020149206.tif 000116
【１３６８】
［実施例４］
前記光学フィルム１０１の作製の中で、ダイス直後の流延部に幅手均一となるエアカーテンを設置し、流延直後のウェットな流延膜に対して均一な乾燥風を吹き付けた。
ベルト部分での風速が表VIになるよう調整した。また、乾燥風を吹き付けた箇所の流延膜は、乾燥固形分に対し有機溶媒が３００％となる状態であった。
このようにして得られた光学フィルム４０１〜４０４について、それぞれ幅手方向の膜厚偏差をレーザ膜厚計で０．５ｍｍピッチ、５００ｍｍ幅を走査測定した。得られた幅手方向の膜厚プロファイルをフーリエ変換で周波数単位に変換し、空間周波数１ｃｙｃ／３０〜５０ｍｍに現れるピーク高さを相対比較した。【１３６９】
【表６】
2020149206.tif 000117
【１３７０】
前記表VIからわかるとおり、風速を０．２ｍ／ｓｅｃ以下に制御することにより、３０〜５０ｍｍ周期の膜厚変動が大幅に抑制された。【１３７１】
［実施例５］ＩＲヒーター（全幅）
光学フィルム１０１作製の途中、ステンレスベルト支持体上から剥離した段階で、ＩＲヒーターを全幅に照射した。照射後は光学フィルム１０１と同様にテンターを通して作成し、光学フィルム５０１とした。
ＩＲヒーターは、ハイベック社製の線集光型・水冷式・中赤外線放射タイプ（エネルギー密度７Ｗ／ｍｍ、焦点距離２０ｍｍ、出射波長およそ１〜１０μｍ）を選択した。フィルムの照射面はベルトに接していない面、照射距離は２０ｍｍ、照射時間は３分とした。照射時のヒーターユニット表面温度は約１００℃だった。
得られた光学フィルム５０１と１０１とで、フィルムのカールを測定した。光学フィルム５０１はカールの発生が少なく、フィルム端部の耳立ちも小さいことが確認できた。また、作成途中テンター導入直前の状態でそれぞれのフィルムに含まれる溶媒（メチレンクロライド及びエタノール）を定量し残存率を算出した。【１３７２】
＜カール値の測定方法＞
作成した光学フィルムからＭＤ方向とＴＤ方向とそれぞれに平行に４ｃｍ角の正方形を切り出し、２３℃２０％の環境に一晩調湿し、水平な机上に平置きした場合の４隅の立ち上がり高さを平均してカール値とした。
＜スリキズの評価方法＞
作成した光学フィルムを幅１ｍ×長さ０．５ｍに切り出し、蛍光灯下の観察で長さ方向に延びるスリキズの本数を数えた。
溶媒残存率（％）＝定量された溶媒の質量／絶乾したフィルムの質量×１００
フィルムの絶乾条件は、１２０℃６０分とした。【１３７３】
【表７】
2020149206.tif 000118
【１３７４】
［実施例６］ＩＲヒーター（端部のみ）
光学フィルム１０１作製の途中、ステンレスベルト支持体上から剥離した段階で、ＩＲヒーターをフィルム両端部の幅５０ｍｍにのみ照射した。照射条件は１０１と同様とした。照射後は１０１と同様にテンターを通して作成し、光学フィルム６０１とした。
得られた光学フィルム６０１と１０１とで、幅方向の膜厚偏差を測定した。【１３７５】
＜膜厚偏差の測定方法＞
フィルム幅手を１０分割し、それぞれの区間の中心付近を膜厚測定し１０点データの標準偏差値を膜厚偏差とした。【１３７６】
【表８】
2020149206.tif 000119
【１３７７】
［実施例７］
実施例１で作製した本発明の光学フィルム１０１、１０６、１０７、１１０〜１１２を、ガスバリアー性フィルムの基材フィルム（支持体）として用いた。【１３７８】
＜ガスバリアー性フィルム１００１の作製＞
（支持体）
樹脂フィルム支持体として、実施例１で作製した光学フィルム（アクリル樹脂フィルム）１０１を用いた。【１３７９】
ガスバリアー性フィルムの作製は、上記支持体を２０ｍ／分の速度で搬送しながら、以下の形成方法により、片面にブリードアウト防止層、反対面に平滑層を形成した後、粘着性保護フィルムを貼合した、ロール状のガスバリアー性フィルムを得た。【１３８０】
（ブリードアウト防止層の形成）
上記支持体の片面に、ＪＳＲ株式会社製  ＵＶ硬化型有機／無機ハイブリッドハードコート材  ＯＰＳＴＡＲ  Ｚ７５３５を塗布、乾燥後の膜厚が４μｍになるようにワイヤーバーで塗布した後、８０℃、３分で乾燥後、空気雰囲気下、高圧水銀ランプを使用して５００ｍＪ／ｃｍ２で硬化し、ブリードアウト防止層を形成した。【１３８１】
（平滑層の形成）
続けて上記支持体の反対面に、ＪＳＲ株式会社製 ＵＶ硬化型有機／無機ハイブリッドハードコート材  ＯＰＳＴＡＲ  Ｚ７５０１を塗布、乾燥後の膜厚が４μｍになるようにワイヤーバーで塗布した後、８０℃、３分で乾燥後、空気雰囲気下、高圧水銀ランプを使用して５００ｍＪ／ｃｍ２で硬化し、平滑層を形成した。
この時の最大断面高さＲｔ（ｐ）は１８ｎｍであった。最大断面高さＲｔ（ｐ）は、ＡＦＭ（原子間力顕微鏡）で、極小の先端半径の触針を持つ検出器で連続測定した凹凸の断面曲線から算出され、極小の先端半径の触針により測定方向が３０μｍの区間内を多数回測定し、微細な凹凸の振幅に関する平均の粗さである。【１３８２】
（ガスバリアー層の作製）
次に、上記平滑層及びブリードアウト防止層を設けたフィルムの平滑層の上に、下記ポリシラザン塗布液調製し、次いで、脱水ジブチルエーテルによる希釈することにより濃度調整して、２３℃５０％ＲＨ環境下で塗布した後、８０℃、１分（工程中の雰囲気を露点温度１０℃に調製）乾燥し、乾燥後の膜厚が１５０ｎｍのポリシラザン層を作製した。【１３８３】
（ポリシラザン塗布液）
アクアミカ  ＮＮ１２０−２０（パーヒドロポリシラザン、ＡＺエレクトロニックマテリアルズ（株）製、２０質量％ジブチルエーテル溶液）
（改質処理Ａ）
前記塗布試料を下記の条件で改質処理を行い、ガスバリアー層１層目を形成した。改質処理時の露点温度は−８℃で実施した。【１３８４】
（改質処理装置）
株式会社 エム・ディ・コム製エキシマ照射装置ＭＯＤＥＬ：ＭＥＣＬ−Ｍ−１−２００、波長１７２ｎｍ、ランプ封入ガス Ｘｅ稼動ステージ上に固定した試料を以下の条件で改質処理を行った。【１３８５】
（改質処理条件）
エキシマ光強度  １２０ｍＷ／ｃｍ２（１７２ｎｍ）
試料と光源の距離  ３ｍｍ
ステージ加熱温度  ２５℃
照射装置内の酸素濃度  １０００ｐｐｍ（０．１％）
実エキシマ照射時間  ５秒
さらにその上に前記ポリシラザン化合物塗布液を脱水ジブチルエーテルによる希釈することにより濃度調整して、２３℃５０％ＲＨ環境下で塗布した後、８０℃、１分（工程中の雰囲気を露点温度１０℃に調製）乾燥し、乾燥後の膜厚が９０ｎｍになるようにポリシラザン層を作製した。【１３８６】
（改質処理Ｂ）
前記塗布２層目を塗布した試料を５００ｍＪ／ｃｍ２の積算光量とステージ加熱温度（ＶＵＶ照射時の基板温度）２５℃で改質処理を行い、ガスバリアー層２層目を形成した。改質処理時の露点温度は−８℃で実施しガスバリアー性フィルム１００１を得た。【１３８７】
（改質処理装置）
改質処理Ａと同一。【１３８８】
（改質処理条件）
エキシマ光強度  １２０ｍＷ／ｃｍ２（１７２ｎｍ）
試料と光源の距離  ３ｍｍ
照射装置内の酸素濃度  １０００ｐｐｍ（０．１％）
ステージ移動速度  １０ｍｍ／秒の早さで試料を往復搬送【１３８９】
＜ガスバリアー性フィルム１００２〜１００６の作製》
ガスバリアー性フィルム１００１の作製において、支持体を光学フィルム１０６、１０７、１１０〜１１２に変えた以外は同様にして、それぞれガスバリアー性フィルム１００２〜１００６を作製した。【１３９０】
≪ガスバリアー性フィルムの評価≫
（水蒸気透過率の測定）
〈水蒸気透過率の測定装置〉
蒸着装置：日本電子（株）製真空蒸着装置ＪＥＥ−４００
恒温恒湿度オーブン：Ｙａｍａｔｏ Ｈｕｍｉｄｉｃ ＣｈａｍｂｅｒＩＧ４７Ｍ
（原材料）
水分と反応して腐食する金属：カルシウム（粒状）
水蒸気不透過性の金属：アルミニウム（φ３〜５ｍｍ、粒状）【１３９１】
（水蒸気バリアー性評価用セルの作製）
真空蒸着装置（日本電子製真空蒸着装置 ＪＥＥ−４００）を用い、透明導電膜を付ける前のガスバリアー性フィルム１００１〜１００６の各々蒸着させたい部分（１２ｍｍ×１２ｍｍを９か所）以外をマスクし、金属カルシウムを蒸着させた。
その後、真空状態のままマスクを取り去り、シート片側全面にアルミニウムをもう一つの金属蒸着源から蒸着させた。アルミニウム封止後、真空状態を解除し、速やかに乾燥窒素ガス雰囲気下で、厚さ０．２ｍｍの石英ガラスに封止用紫外線硬化樹脂（ナガセケムテックス製）を介してアルミニウム封止側と対面させ、紫外線を照射することで、評価用セルを作製した。
得られた両面を封止した試料を６０℃、９０％ＲＨの高温高湿下で保存し、特開２００５−２８３５６１号公報記載の方法に基づき、金属カルシウムの腐食量からセル内に透過した水分量を計算した。【１３９２】
（ランク評価）
５：１×１０−４ｇ／ｍ２／ｄａｙ未満
４：１×１０−４ｇ／ｍ２／ｄａｙ以上、１×１０−３ｇ／ｍ２／ｄａｙ未満
３：１×１０−３ｇ／ｍ２／ｄａｙ以上、１×１０−２ｇ／ｍ２／ｄａｙ未満
２：１×１０−２ｇ／ｍ２／ｄａｙ以上、１×１０−１ｇ／ｍ２／ｄａｙ未満
１：１×１０−１ｇ／ｍ２／ｄａｙ以上
ランク評価において、実用的な範囲は、ランク３以上である。【１３９３】
（ガスバリアー性フィルムの耐熱性試験）
作製直後のガスバリアー性フィルム１００１〜１００６をそれぞれ、８５℃環境で７日間保存後に上記と同様にして水蒸気透過率を測定して、熱による劣化（耐久性）を評価した。【１３９４】
（ガスバリアー性フィルムの耐久性試験）
作製直後のガスバリアー性フィルム１００１〜１００６をそれぞれ、半径１０ｍｍの曲率になるように、１８０度の角度で１００回屈曲を繰り返した後の、ガスバリアー性の劣化（耐久性）を、上記と同様に水蒸気透過率で評価した。
以上の評価を行ったところ、本発明の光学フィルムは、全ての評価項目についてランク３以上を示し、優れたガスバリアー性フィルムの支持体であることを確認した。【１３９５】
［実施例８］
実施例１で作製した本発明の光学フィルム１０１、１０６、１０７、１１０〜１１２をタッチパネル用の基材フィルム（支持体）として用いた。【１３９６】
（透明基板の準備）
上記光学フィルム１０１、１０６、１０７、１１０〜１１２の両面に、下記ハードコート層塗布液をダイコーターにより塗布し、ハードコート層となる塗膜を形成した。その塗膜を７０℃で乾燥後、酸素濃度が１．０体積％以下の雰囲気になるように窒素パージしながら、紫外線ランプを用い、照射部の照度が３００ｍＷ／ｃｍ２、照射量を０．３Ｊ／ｃｍ２として塗膜を硬化させ、さらに加熱処理ゾーンにおいて、１３０℃で５分間加熱処理し、透明基板１１０１〜１１０６を作製した。なお、硬化後のハードコート層の膜厚は各々５μｍであった。【１３９７】
（ハードコート層塗布液の調製）
下記の各構成材料を混合、撹拌、溶解して、ハードコート層塗布液を調製した。【１３９８】
・ハードコート層塗布液
ペンタエリスリトールテトラアクリレート：３０質量部
ジペンタエリスリトールヘキサアクリレート：６０質量部
ジペンタエリスリトールペンタアクリレート：５０質量部
イルガキュア１８４（ＢＡＳＦジャパン（株）製）：５質量部
イルガキュア９０７（ＢＡＳＦジャパン（株）製）：５質量部
ＺＸ−２１２（フッ素−シロキサングラフトポリマー、ティーアンドケイ東華社製）：５質量部
シーホスターＫＥＰ−５０（粉体のシリカ粒子、平均粒径０．４７〜０．６１μｍ、日本触媒株式会社製）：２４．３質量部
プロピレングリコールモノメチルエーテル：２０質量部
酢酸メチル：４０質量部
メチルエチルケトン：６０質量部【１３９９】
（導電性フィルム１１０１の作製）
透明基板１１０１の片面上に、下記化合物１を用いて中間層（膜厚２５ｎｍ）を蒸着法によって形成し、これに続けて銀（Ａｇ）からなる電極層（膜厚８ｎｍ）を蒸着法によって形成した。さらに続けて、酸化チタン（ＴｉＯ２）からなる表面保護層（膜厚３０ｎｍ）を蒸着法によって形成した。これにより、中間層と透明導電層、表面保護層との３層構造の透明電極を有する導電性フィルム１１０１を作製した。【１４００】
【化１１０】
2020149206.tif 000120
【１４０１】
この際、まず透明基板１１０１を市販の真空蒸着装置の基材ホルダーに固定した。また、上記化合物１をタンタル製抵抗加熱ボートに入れた。これらの基板ホルダーと加熱ボートとを真空蒸着装置の第１真空槽に取り付けた。また、タングステン製の抵抗加熱ボートに銀（Ａｇ）を入れ、第２真空槽内に取り付けた。さらに、タンタル製抵抗加熱ボートに酸化チタン（ＴｉＯ２）を入れ、第３真空槽内に取り付けた。【１４０２】
次に、第１真空槽を４×１０−４Ｐａまで減圧した後、各化合物の入った加熱ボートに通電して加熱し、蒸着速度０．１〜０．２ｎｍ／秒で透明基板１１０１上に膜厚２５ｎｍの中間層を設けた。【１４０３】
次に、中間層まで成膜した透明基板１１０１を真空のまま第２真空槽に移し、第２真空槽を４×１０−４Ｐａまで減圧した後、銀の入った加熱ボートを通電して加熱した。これにより、蒸着速度０．１〜０．２ｎｍ／秒で膜厚８ｎｍの銀からなる透明導電層を形成した。【１４０４】
次に、中間層、電極層を製膜した透明基板１１０１を真空のまま第３真空槽に移し、第３真空槽を４×１０−４Ｐａまで減圧した後、酸化チタン（ＴｉＯ２）の入った加熱ボートを通電して加熱した。これにより、蒸着速度０．１〜０．２ｎｍ／秒で膜厚３０ｎｍの酸化チタン（ＴｉＯ２）からなる表面保護層を形成した。【１４０５】
以上の工程により、中間層とこの上部の透明導電層、及び、表面保護層との積層構造からなる導電性フィルム１１０１を得た。【１４０６】
なお、蒸着膜厚は、Ｊ．Ａ．Ｗｏｏｌｌａｍ Ｃｏ．Ｉｎｃ．製のＶＢ−２５０型ＶＡＳＥエリプソメータで測定した。【１４０７】
（導電性フィルム１１０２〜１１０６の作製）
導電性フィルム１１０１と同様にして、光学フィルム１０６、１０７、１１０〜１１２をそれぞれ用いて、導電性フィルム１１０２〜１１０６を作製した。【１４０８】
≪各試料の評価≫
作製した導電性フィルム１１０１〜１１０６について、耐屈曲性、干渉むら、湿熱耐久後の表比抵抗劣化を測定した。【１４０９】
（耐屈曲性）
作製した導電性フィルムを、ＪＩＳ Ｋ ５４００に規定の方法に準じて耐屈曲性を評価した。耐屈曲性評価にあたり、導電性フィルム試料の巻き付けには直径１０ｍｍのステンレス棒を用いた。
電極層の状態について、下記のようにランク評価を行った。
◎：何らの変化もなかった
○：僅かに変形したが、実用上問題ない
△：電極層に微細なクラックが発生した
×：電極層に割れが発生した【１４１０】
（色むら）
ｉＰａｄ（登録商標）（Ａｐｐｌｅ社製 ９．７インチＩＰＳ液晶のタブレット型コンピューター）のタッチパネルを外し、作製した導電性フィルムを２５μｍの両面接着テープ（リンテック社製 基材レステープ ＭＯ−３００５Ｃ）を介し、導電層がディスプレイ面に向くように貼り合わせた。ディスプレイに白色を表示し、斜め４５°より偏光サングラスを通してディスプレイ表面を観察した。
試験の結果、下記のようにランク評価を行った。
◎：色むらは全く観察されなかった
○：僅かに色むらが見られたが、実用上問題ない
△：色むらが見られた
×：非常に濃い虹状の色むらが観察された【１４１１】
（湿熱耐久による表面抵抗劣化）
表面抵抗率を測定したサンプルを、温度６０℃、相対湿度９０％ＲＨの環境下で３００時間放置した後、任意の１０点の表面比抵抗値を測定し、平均値をサンプルの湿熱耐久後の表面抵抗率とした。
試験の結果、下記のようにランク評価を行った。
［表面抵抗劣化］＝［（湿熱耐久後の表面抵抗率）−（湿熱耐久前の表面抵抗率）］／［湿熱耐久前の表面抵抗率］としたとき、
◎：表面抵抗劣化が、±１０％未満である
○：表面抵抗劣化が、±１０％以上、±２０％未満である
△：表面抵抗劣化が、±２０％以上、±３０％未満である
×：表面抵抗劣化が、±３０％である
以上の評価を行ったところ、本発明の光学フィルムを用いたものは、いずれの評価も○以上であり、タッチパネル用の優れた導電性フィルムの支持体であることを確認した。【１４１２】
［実施例９］
実施例１で作製した本発明の光学フィルム１０１、１０６、１０７、１１０〜１１２を、それぞれフレキシブル有機エレクトロルミネッセンス素子用の基板フィルム（支持体）として用いた。【１４１３】
上記フィルムに、クリアハードコート層（両面）、防湿膜（両面）、透明導電膜（片面）の順にそれぞれの薄膜を形成した透明導電性フィルム１２０１〜１２０６を作製した。【１４１４】
〈クリアハードコート層の作製〉
光学フィルム１０１上に下記ハードコート層塗布組成物が３μｍの膜厚となるように押出しコーターでコーティングし、次いで８０℃に設定された乾燥部で１分間乾燥した後、１２０ｍＷ／ｃｍ２で紫外線照射することにより形成した。【１４１５】
（クリアハードコート層塗布組成物）
ジペンタエリスリトールヘキサアタリレート単量体：６０質量部
ジペンタエリスリトールヘキサアタリレート２量体：２０質量部
ジペンタエリスリトールヘキサアタリレート３量体以上の成分：２０質量部
ジメトキシベンゾフエノン：４質量部
酢酸エチル：５０質量部
メチノレエチルケトン：５０質量部
イソプロピルアルコール：５０質量部【１４１６】
〈防湿膜の作製〉
プラズマ放電装置としては、電極が平行平板型のものを用い、この電極間に上記基板フィルムを載置し、かつ、混合ガスを導入して薄膜形成を行った。
なお、電極は、以下の物を用いた。２００ｍｍ×２００ｍｍ×２ｍｍのステンレス板に高密度、高密着性のアルミナ溶射膜を被覆し、その後、テトラメトキシシランを酢酸エチルで希釈した溶液を塗布乾燥後、紫外線照射により硬化させ封孔処理を行い、さらにこのようにして被覆した誘電体表面を研磨し、平滑にして、表面粗さＲａが５μｍとなるように加工した。このように電極を作製し、アース（接地）した。一方、印加電極としては、中空の角型の純チタンパイプに対し、上記同様の誘電体を同条件にて被覆したものを複数作製し、対向する電極群とした。【１４１７】
また、プラズマ発生に用いる使用電源は日本電子（株）製高周波電源ＪＲＦ−１００００にて周波数１３．５６ＭＨｚの電圧で、かつ５Ｗ／ｃｍ２の電力を供給し、電極間に以下の組成の混合ガスを流した。【１４１８】
不活性ガス（アルゴン）９９．３体積％
反応性ガス１（水素）：０．５体積％
反応性ガス２（テトラエトキシシラン）：０．３体積％
クリアハードコート層が設けられた光学フィルム１０１のクリアハードコート層上に、上記反応ガス、反応条件により大気圧プラズマ処理を行い、防湿膜としてそれぞれ１８ｎｍの膜厚の酸化ケイ素膜を作製した。【１４１９】
〈透明導電膜の作製〉
供給電力を１２Ｗ／ｃｍ２に変更した以外は、防湿膜の形成と同様の大気圧ブラズマ条件で、混合ガスは下記の組成に変更したものを流し透明導電膜を作製した。【１４２０】
不活性ガス（ヘリウム）：９８．６９体積％
反応性ガス１（水素）：０．０５体積％
反応性ガス２（インジウムアセチルアセトナート）：１．２体積％
反応性ガス３（ジブチルスズジアセテート）：０．０５体積％
反応性ガス４（テトラエトキシシラン）：０．０１体積％
クリアハードコート層、酸化ケイ素層が設けられた光学フィルム１０１の酸化ケイ素層上に、上記反応ガス、反応条件により大気圧プラズマ処理を行い、透明導電膜としてスズドープ酸化インジウム膜（ＩＴＯ膜）を作製し（厚さ１１０ｎｍ）、透明導電性フィルム１２０１とした。【１４２１】
＜透明導電性フィルム１２０２〜１２０６＞
透明導電性フィルム１２０１と同様にして、光学フィルムフィルム１０６、１０７、１１０〜１１２を用いて透明導電性フィルム１２０２〜１２０６を作製した。
このようにして得られた透明導電性フィルム１２０１〜１２０６に対し、下記の評価を行った。【１４２２】
≪評価≫
（透過率）
東京電色製ＴＵＲＢＩＤＩＴＹ  ＭＥＴＥＲ  Ｔ２６００ＤＡで測定した。【１４２３】
（透湿度評価）
透湿度はＪＩＳ  Ｚ−０２０８に記載の条件（４０℃、９０％ＲＨ）で測定した。【１４２４】
また、１時間１８０℃で加熱後、１時間室温で放冷するという一連の冷熟サイクルを１０回行った後での測定も行った。【１４２５】
（比抵抗）
ＪＩＳ  Ｒ−１６３７に従い、四端子法により求めた。なお、測定には三菱化学製ロレスター環状ポリオレフィンフィルムＧＰ、ＭＣＰ−Ｔ６００を用いた。【１４２６】
以上の評価を行ったところ、本発明の光学フィルムは優れた導電性フィルムの支持体であることを確認した。【１４２７】
〈有機ＥＬ素子の作製方法〉
透明導電性フィルムとして前記透明導電性フィルムを用い、この上に透明導電膜（陽電極）をパターニングした。その後、中性洗剤、アセトン、エタノールを用いて超音波洗浄し、次いで煮沸エタノール中から引き上げ乾燥した。次いで、透明導電膜表面を超音波洗浄した後、真空蒸着装置でＮ，Ｎ−ジフェニル−ｍ−トリル−４，４′−ジアミン−１，１′−ビフェニル（ＴＰＤ）を蒸着速度０．２ｎｍ／ｓｅｃで５５ｎｍの厚さに蒸着し、正孔注入輸送層とした。【１４２８】
さらに、Ａｌｑ３：トリス（８−キノリノラト）アルミニウムを蒸着速度０．２ｎｍ／ｓｅｃで５０ｎｍの厚さに蒸着して、電子注入輸送発光層とした。次いで、スパッタ装置でＤＣスパッタ法にて Ａｌ・Ｓｕ合金（Ｓｕ：１０ａｔ％）をターゲットとして陰電極を２００ｎｍの厚さに製膜した。この時のスパッタガスにはＡｒを用い、ガス圧３．５Ｐａ、ターゲットと基板間距離（Ｔｓ）９．０ｃｍとした。また、投入電力は１．２Ｗ／ｃｍ２とした。
最後に、ＳｉＯ２を２００ｎｍの厚さにスパッタして保護層として、有機ＥＬ発光素子を得た。この有機ＥＬ発光素子は、それぞれ２本ずつの平行ストライプ状陰電極と、８本の平行ストライプ状用電極を互いに直交させ、２×２ｍｍ縦横の素子単体（画素）を互いに２ｍｍの間隔で配置し、１６画素の素子としたものである。【１４２９】
このようにして得られた有機ＥＬ素子を９Ｖで駆動させたところ、本発明の光学フィルムを用いた透明導電性フィルム１２０１〜１２０６は、３５０ｃｄ／ｍ２以上の輝度が得られた。【１４３０】
本発明によれば、ガラス転移温度が高く、また線膨張率の低い有機ＥＬディスプレイ用、又はタッチパネル用等、優れたディスプレイ基板用透明フィルムを提供することができる。【１４３１】
［実施例１０］
実施例１で作製した本発明の光学フィルム１０１、１０６、１０７、１１０〜１１２を、ナノインプリント用の基材フィルム（支持体）として用いた。【１４３２】
（レーザー干渉露光によるモールドの作製）
石英ガラス基板（厚さ１．２ｍｍ、７０ｍｍ角）にレジストをスピンコートで塗布する。レジスト材料としては、露光部分のレジストを除去するポジ型レジストを用いる。
液浸露光光学系を用いて、レジストに微細なパターンを描画する。液浸露光光学系は、紫外線レーザー（波長２６６ｎｍ）を使用して、石英ガラス基板の法線方向に対する傾き１５度で二つの光束を照射してレジストに第１の干渉縞を形成し、第１の露光を行う。レーザー光源としては「コヒーレント社製ＭＢＤ２６６」が用いられる。次に、石英ガラス基板を９０度回転させ、第１の干渉縞に直交する第２の干渉縞を形成して、第２の露光を行う。第１の露光と第２の露光で、干渉縞の明るい部分が交差した部分のみが残るように現像を行う。以上のプロセスで、石英ガラス基板上に、ピッチ３００ｎｍ、深さ１５０ｎｍのホールが規則正しく並んだレジストが形成された。ドライエッチングで石英ガラスに描画サイズ５０ｍｍ角の微細なホール構造（ピッチ３００ｎｍ、深さ１５０ｎｍ）を形成した。【１４３３】
（石英ガラス基板の離型処理）
塩素系フッ素樹脂含有シランカップリング剤であるトリデカフルオロ−１，１，２，２−テトラヒドロオクチルトリクロロシラン［ＣＦ３−（ＣＦ２）５−ＣＨ２−ＣＨ２ＳｉＣｌ３］で石英ガラス製のモールドを表面処理し、微細な形状表面へフッ素樹脂の化学吸着膜を生成した。【１４３４】
（液状組成物の準備）
樹脂として、ポリメチルメタクリレート（ＰＭＭＡ）を準備し、トルエンに溶解して液状組成物を作製した。樹脂と溶媒の質量比率を１／２０（５％）とした。【１４３５】
（液状組成物の塗布）
液晶組成物をワイヤーバーにより、８０μｍのウェット膜厚で石英ガラス基板上に塗布した。【１４３６】
（フィルムの貼合）
液状組成物を塗布後５秒以内に、光学フィルム１０１、１０６、１０７、１１０〜１１２を、塗布した液状組成物にそれぞれ密着させて貼合した。【１４３７】
（乾燥）
液状組成物が塗布された石英ガラス基板と光学フィルムとが貼合された状態で室温で５５秒乾燥させた。【１４３８】
（離型）
乾燥後、フィルムを離型したところ、フィルム上にピッチ３００ｎｍ、高さ１５０ｎｍのピラー形状が転写された。表面を走査型顕微鏡で観察したところ、該ピッチ、高さとも優れた均一性を有していた。【１４３９】
以上から、実施例１で作製した本発明の光学フィルム１０１、１０６、１０７、１１０〜１１２は、ナノインプリント用の基材フィルム（支持体）として用いることに優れている。【１４４０】
［実施例１１］
実施例１で作製した本発明の光学フィルム１０１、１０６、１０７、１１０〜１１２を、フレキシブル電子回路用の基材フィルム（支持体）として用いた。【１４４１】
（アンカー層付基板１の作製）
〈エチレン性の不飽和基を有する重合性化合物１の合成〉
下記の手順に従って、重合性基としてエチレン性の不飽和基を有する重合性化合物１を合成した。
５００ｍｌの三つ口フラスコに、エチレングリコールジアセテートを２０ｍｌ、ヒドロキシエチルアクリレートを７．４３ｇ、シアノエチルアクリレートを３２．０８ｇ添加し、８０℃に昇温した後、その中に、油溶性アゾ重合開始剤としてＶ−６０１（ジメチル−２，２′−アゾビス（２−メチルイソプロピオネート））の０．７３７ｇ及びエチレングリコールジアセテートの２０ｍｌの混合液を４時間かけて滴下し、滴下終了後、さらに３時間反応させた。【１４４２】
上記反応溶液に、ジ−ｔｅｒｔ−ブチルハイドロキノンを０．３２ｇ、ネオスタンＵ−６００（オクチル酸ビスマス、日東化成製）を１．０４ｇ、光硬化性樹脂添加剤としてカレンズＡＯＩ（アクロキシエチルイソシアネート、昭和電工（株）製）を２１．８７ｇ、及びエチレングリコールジアセテートを２２ｇ添加し、５５℃で６時間反応を行った。その後、反応液にメタノールを４．１ｇ加え、さらに１．５時間反応を行った。反応終了後、水で再沈を行い、固形物を取り出し、相互作用性基としてニトリル基を有する重合性化合物１を得た。【１４４３】
重合性化合物１は、重合性基（エチレン性の不飽和基）を含有する繰り返し単位：ニトリル基を含有する繰り返し単位＝２２：７８（モル比）であった。また、分子量はポリスチレン換算で、Ｍｗ＝８．２万（Ｍｗ／Ｍｎ＝３．４）であった。【１４４４】
〈アンカー層塗布液１の調製〉
上記調製した重合性化合物１を１０質量部と、アセトニトリルを９０質量部混合して撹拌し、固形分が１０質量％のアンカー層塗布液１を調製した。【１４４５】
〈アンカー層１の形成〉
基板として実施例１で作製した光学フィルム１０１を用い、その表面を酸素プラズマ処理した後、アンカー層塗布液１を、乾燥後の膜厚が１．０μｍとなるように、スピンコート塗布方式で塗布し、８０℃で３０分間乾燥した。【１４４６】
〈アンカー層１の硬化処理〉
次いで、三永電機製のＵＶ照射ランプ（型番：ＵＶＦ−５０２Ｓ、ランプ：ＵＸＭ−５０１ＭＤ）を用い、１．５ｍＷ／ｃｍ２の照射パワー（ウシオ電機製紫外線積算光量計ＵＩＴ１５０−受光センサーＵＶＤ−Ｓ２５４で照射パワーを測定）、積算光量が５００ｍＪ／ｃｍ２の条件で紫外線照射を行って、アンカー層１を硬化させた。この硬化条件を、条件Ａと称す。【１４４７】
上記条件Ａで硬化したアンカー層１を単離し、アセトン液中で、２５℃で１２時間の抽出処理を行った後、処理前のアンカー層の質量をＷ１（ｇ）、アセトン抽出後のアンカー層の質量をＷ２（ｇ）としたとき、下式によりゲル分率を求めた。測定の結果、アンカー層１のゲル分率は９３％であった。
ゲル分率（％）＝（Ｗ２／Ｗ１）×１００【１４４８】
《金属パターンの作製》
〔金属パターン１の作製〕
上記作製したアンカー層付基板１を用いて、下記の金属パターンの形成工程に従って、金属パターン１を作製した。【１４４９】
（金属パターンの形成工程）
１：触媒インクの付与工程
２：乾燥工程
３：表面処理工程
４：活性化工程
５：無電解めっき工程
６：電気めっき工程【１４５０】
（１：触媒インクの付与工程）
〈触媒インク１の調製〉
下記の各添加剤を混合して、触媒インク１を調製した。
無電解めっきの触媒前駆体：酢酸パラジウム：０．０５質量％
２酢酸エチレン：７９．９５質量％
ｔ−ブチルアルコール：２０質量％【１４５１】
〈触媒インク１の付与〉
上記調製した触媒インク１を、インクジェット記録ヘッドを用いて、前記形成したアンカー層付基板１のアンカー層上に、７５μｍ、１００μｍ、１５０μｍ、２００μｍの各ライン＆スペースのパターン描画を行って、試料１を作製した。
使用したインクジェット記録ヘッドは、ピエゾ方式で４ｐｌサイズのインク液滴を吐出することが可能なコニカミノルタ社製の５１２Ｓヘッドを用いた。【１４５２】
（２：乾燥工程）
上記触媒インク１を付与した後、５０℃の温風を、触媒インク付与面へ１０分間吹き付けて、乾燥した。【１４５３】
（３：表面処理工程）
乾燥を行った上記試料１に対し、下記の方法に従って、表面処理方法を施した。【１４５４】
〈表面処理方法〉
ノニオン性界面活性剤含有のメッキコンディショナー（商品名：ＰＣ−３２１、メルタック社製）の１０質量％溶液に、上記試料１を６０℃で、５分間浸漬させて、表面処理を施した。
上記表面処理を施した試料１と、未処理の試料の水に対する接触角を測定した結果、表面処理により接触角が２０％以上低下していることを確認した。【１４５５】
（４：活性化工程）
次いで、表面処理を施した試料１に対し、下記の活性化液に３５℃で１０分間浸漬して、活性化処理を施した。【１４５６】
〈活性化液〉
「反射光又は反対側の面から出射する透過光のいずれかを撮影して測定する。
アルカップＭＲＤ２−Ａ（上村工業社製）：１８ｍｌ
アルカップＭＲＤ２−Ｃ（上村工業社製）：６０ｍｌ
純水で１０００ｍｌに仕上げた。【１４５７】
（５：無電解めっき工程）
下記の無電解銅めっき溶液を、水酸化ナトリウムで、ｐＨを１３．０に調整した後、５０℃の温度で、５：活性化処理を施した試料１に無電解めっき処理を行い、約０．２μｍの膜厚の銅メッキ層を形成した。【１４５８】
〈無電解銅めっき溶液〉
メルプレートＣＵ−５１００Ａ（メルテックス社製）：６０ｍｌ
メルプレートＣＵ−５１００Ｂ（メルテックス社製）：５５ｍｌ
メルプレートＣＵ−５１００Ｃ（メルテックス社製）：２０ｍｌ
メルプレートＣＵ−５１００Ｍ（メルテックス社製）：４０ｍｌ
純水で１０００ｍｌに仕上げた。【１４５９】
上記無電解銅めっき溶液は、銅濃度として２．５質量％、ホルマリン濃度が１質量％、エチレンジアミンテトラ酢酸（ＥＤＴＡ）濃度が２．５質量％である。【１４６０】
（６：電気めっき工程）
上記無電解めっき処理を施した試料１を電気めっき浴に浸漬し、陽極として銅板を用い、電流密度１．５Ａ／ｄｍ２で電気めっきを行い、約１５μｍの銅膜を形成して、金属パターン１を作製した。【１４６１】
〈電気めっき浴の調製〉
硫酸銅五水塩：６０ｇ
硫酸：１９０ｇ
塩素イオン：５０ｍｇ
カッパーグリームＰＣＭ（メルテックス社製）：５ｍｌ
純水で１０００ｍｌに仕上げた。【１４６２】
以上の工程と同様にして、光学フィルム１０６、１０７、１１０〜１１２を、フレキシブル電子回路用の基材フィルム（支持体）として用いた。【１４６３】
《金属パターンの評価》
上記作製した各金属パターンについて、下記の各評価を行った。【１４６４】
〔めっき品質の評価〕
各金属パターンの無電解めっき工程まで処理を行った試料の描画した７５μｍ、１００μｍ、１５０μｍ、２００μｍのライン＆スペースパターンについて目視観察し、下記の基準に従って画像品質の評価を行った。【１４６５】
○：無電解めっき終了後のライン＆スペースパターンでは、印字部外への異常析出が無く、めっきの光沢低下やクラック等も見られず良好な品質である
△：無電解めっき終了後のライン＆スペースパターンでは、印字部外への異常析出が僅かに発生するが、めっきの光沢低下やクラック等は認められない
×：無電解めっき終了後のライン＆スペースパターンでは、印字部外への異常析出、めっきの光沢低下、クラックの発生のいずれか一つが発生している
実用上△以上が許容内である。【１４６６】
〔高温・高湿環境下での耐久性（密着耐性）の評価〕
上記作製した各金属パターンを、８０℃、９０％ＲＨの高温・高湿環境下で７日間保存した後、直ちに、２４０℃、２６０℃のホットプレート上で加熱処理を行い、基板と銅めっきパターン間の密着性（ブリスターの発生の有無）を目視観察し、下記の基準に従って、耐久性（密着耐性）の評価を行った。【１４６７】
○：ホットプレート上で２６０℃に加熱しても、基板と銅めっきパターン間でのブリスターの発生は認められない
△：ホットプレート上で２４０℃に加熱しても、基板と銅めっきパターン間でのブリスターの発生は認められないが、２６０℃の加熱では、ややブリスターの発生が認められる
×：ホットプレート上で２４０℃に加熱すると、明らかに基板と銅めっきパターン間でのブリスターの発生は認められる
上記評価を行ったところ、本発明の光学フィルム１０１、１０６、１０７、１１０〜１１２を用いて金属パターンを作製した試料は、いずれも△〜○の評価であり、優れたフレキシブル電子回路用の基材フィルム（支持体）であることが分かった。【１４６８】
［実施例１２］
実施例１で作製した本発明の光学フィルム１０１、１０６、１０７、１１０〜１１２を偽造防止用媒体の基材フィルム（支持体）として用いた。【１４６９】
（配向層用塗布液ＡＬ−１の調製）
下記の組成物を調製し、孔径３０μｍのポリプロピレン製フィルターで濾過して、配向層用塗布液ＡＬ−１として用いた。【１４７０】
〈配向層用塗布液組成〉
ポリビニルアルコール（ＰＶＡ２０５、クラレ（株）製）：３．２１質量％
ポリビニルピロリドン（Ｌｕｖｉｔｅｃ  Ｋ３０、ＢＡＳＦジャパン（株）製）：１．４８質量％
蒸留水：５２．１０質量％
メタノール：４３．２１質量％【１４７１】
（配向層用塗布液ＡＬ−２の調製）
下記の組成物を調製し、孔径３０μｍのポリプロピレン製フィルターで濾過して、配向層用塗布液ＡＬ−２として用いた。【１４７２】
〈配向層用塗布液ＡＬ−２組成〉
液晶配向剤（ＡＬ−１−１）：１．０質量％
テトラヒドロフラン：９９．０質量％【１４７３】
【化１１１】
2020149206.tif 000121
【１４７４】
（光学異方性層用塗布液ＬＣ−１の調製）
下記の組成物を調製後、孔径０．２μｍのポリプロピレン製フィルターで濾過して、光学異方性層用塗布液ＬＣ−１として用いた。【１４７５】
ＬＣ−１−１は二つの反応性基を有する液晶化合物であり、二つの反応性基の片方はラジカル性の反応性基であるアクリル基、他方はカチオン性の反応性基であるオキセタン基である。【１４７６】
〈光学異方性層用塗布液組成〉
重合性液晶化合物（ＬＣ−１−１）：３２．８８質量％
水平配向剤（ＬＣ−１−２）：０．０５質量％
カチオン系光重合開始剤（ＣＰＩ１００−Ｐ、サンアプロ株式会社製）：０．６６質量％
重合制御剤（ＩＲＧＡＮＯＸ１０７６、ＢＡＳＦジャパン（株）製）：０．０７質量％
メチルエチルケトン：４６．３４質量％
シクロヘキサノン：２０．００質量％【１４７７】
【化１１２】
2020149206.tif 000122
【１４７８】
（光学異方性層用塗布液ＬＣ−２の調製）
下記の組成物を調製後、孔径０．２μｍのポリプロピレン製フィルターで濾過して、光学異方性層用塗布液ＬＣ−１として用いた。【１４７９】
〈光学異方性層用塗布液ＬＣ−１組成〉
ジアクリレート液晶化合物（Ｐａｌｉｏｃｏｌｏｒ ＬＣ２４２（商品名、ＢＡＳＦジャパン（株）製））：３１．５３質量％
光重合開始剤（ＩＲＧＡＣＵＲＥ９０７（商品名、ＢＡＳＦジャパン（株）製））：０．９９質量％
アルキルチオキサントン（カヤキュアＤＥＴＸ−Ｓ（商品名、日本化薬（株）製））：０．３３質量％
フッ素系界面活性剤（メガファックＦ−１７６ＰＦ（商品名、ＤＩＣ（株）製））：０．１５質量％
メチルエチルケトン：６７．００質量％【１４８０】
（添加剤層ＯＣ−１の調製）
下記の組成物を調製後、孔径０．２μｍのポリプロピレン製フィルターで濾過して、転写接着層用塗布液ＯＣ−１として用いた。ラジカル光重合開始剤ＲＰＩ−１としては２−トリクロロメチル−５−（ｐ−スチリルスチリル）１，３，４−オキサジアゾールを用いた。下記組成はその溶液としての使用量である。【１４８１】
〈添加剤層用塗布液組成〉
バインダー（ＭＨ−１０１−５、藤倉化成（株）製）：７．６３質量％
ラジカル光重合開始剤（ＲＰＩ−１）：０．４９質量％
界面活性剤（メガファックＦ−１７６ＰＦ、ＤＩＣ（株）製）：０．０３質量％
メチルエチルケトン：９１．８５質量％【１４８２】
（複屈折パターン作製材料Ｐ−１の作製）
光学フィルム１０１の上にアルミニウムを６０ｎｍ蒸着し、反射層付き支持体を作製した。そのアルミニウムを蒸着した面上にワイヤーバーを用いて配向層用塗布液ＡＬ−１を塗布、乾燥した。乾燥膜厚は０．５μｍであった。配向層をラビング処理した後、ワイヤーバーを用いて光学異方性層用塗布液ＬＣ−１を塗布、膜面温度９０℃で２分間乾燥して液晶相状態とした後、空気下にて１６０Ｗ／ｃｍの空冷メタルハライドランプ（アイグラフィックス（株）製）を用いて紫外線を照射してその配向状態を固定化して厚さ４．５μｍの光学異方性層を形成した。この際用いた紫外線の照度はＵＶ−Ａ領域（波長３２０〜４００ｎｍの積算）において５００ｍＷ／ｃｍ２、照射量はＵＶ−Ａ領域において５００ｍＪ／ｃｍ２であった。光学異方性層のリターデーションは４００ｎｍであり、２０℃で固体のポリマーであった。最後に、光学異方性層の上に添加剤層用塗布液ＯＣ−１を塗布、乾燥して０．８μｍの添加剤層を形成し、複屈折パターン作製材料Ｐ−１を作製した。【１４８３】
（偽造防止媒体Ａ：リターデーションのパターニングされた複屈折パターン）
Ｐ−１をレーザー走査露光によるデジタル露光機（ＩＮＰＲＥＸ  ＩＰ−３６００Ｈ、富士フイルム（株）製）にて図４２に示すように、０ｍＪ／ｃｍ２、８ｍＪ／ｃｍ２、２５ｍＪ／ｃｍ２の露光量を用いてロール・ｔｏ・ロールでパターン露光した。図中、無地で示した領域の露光量が０ｍＪ／ｃｍ２、横線で示した領域の露光量が８ｍＪ／ｃｍ２、縦線で示した領域の露光量が２５ｍＪ／ｃｍ２となるように露光した。その後、遠赤外線ヒーター連続炉を用い、ロール・ｔｏ・ロールにて、膜面温度が２１０℃となるように２０分間加熱して、複屈折パターンを有する物品Ｐ−２を作製した。物品Ｐ−２の上に偏光板（ＨＬＣ−５６１８、サンリッツ（株）製）をかざしたところ、所定の方向でかざしたときに、物品Ｐ−２に施した複屈折パターンを確認することができた。物品Ｐ−２の上に偏光板を介して観察されるパターンの拡大図を図４３に示す。図中、地のアルミ箔が銀色を呈するのに対し、格子部は紺色ないし水色、斜線部は黄色ないし橙色を呈する二色のパターンが観察される。【１４８４】
（偽造防止媒体Ｂ：：光軸のパターニングされた複屈折パターン）
光学フィルム１０１の上にアルミニウムを６０ｎｍ蒸着した。次いで、アルミニウムの上に、ワイヤーバーを用いて配向層用塗布液ＡＬ−２を塗布、乾燥した。乾燥膜厚は０．１μｍであった。【１４８５】
得られた有機膜の上に図４４に示すフォトマスクＡを配置し、紫外線照射器（ＨＯＹＡＣＡＮＤＥＯ ＯＰＴＲＯＮＩＣＳ社製、商品名：ＥＸＥＣＵＲＥ３０００）より出射される紫外光より出射される光を、直線偏光板を介して、支持体に対して垂直の方向から１００ｍＷ／ｃｍ２（３６５ｎｍ）の強度で１秒間照射した。このとき、直線偏光板の吸収軸の方位角がフォトマスクの長辺に対して０°となるように偏光板を配置した。【１４８６】
続いて、フォトマスクを図４４に示すＢ、Ｃ、Ｄと順に変更し、直線偏光板の吸収軸がそれぞれフォトマスクの長辺に対して４５°、９０°、１３５°となるように偏光板を配置した上で、同様に紫外線を照射した。【１４８７】
次いで、ワイヤーバーを用いて、光学異方性層用塗布液ＬＣ−２を塗布、膜面温度１０５℃で２分間乾燥して液晶相状態とした後、空気下にて１６０ｍＷ／ｃｍ２の空冷メタルハライドランプ（アイグラフィックス（株）製）を用いて照度４００ｍＷ／ｃｍ２、照射量４００ｍＪ／ｃｍ２の紫外線を照射してその配向状態を固定化して厚さ０．９μｍの光学異方性層を形成することで、図４５の平面図に示すパターンの、偽造防止媒体Ｂを作製した。【１４８８】
図４５に示すように、偽造防止媒体Ｂの文字Ａ２１２、文字Ｂ２１３、文字Ｃ２１４、背景２１５の遅相軸はそれぞれ、長辺に対して０°、４５°、９０°、１３５°であった。また、これらの領域のリターデーションはいずれも１３５ｎｍ（λ／４）であった。【１４８９】
（製造例１）
偽造防止媒体Ａを、表面改質装置ＭＥＩＲ−５−６００（ＭＤエキシマー社製）にて処理した。その後、ＵＶ１６１墨、紅、藍、黄（Ｔ＆Ｋ社製）を用いて文字、及び、図柄を凸版印刷した。その後、サンカットＰＬシン７ＬＫ（リンテック（株）製、正面リターデーション＝５ｎｍ、膜厚５０μｍ）を用い、ドライラミネーションを行い、製造例１の偽造防止媒体を作製した。【１４９０】
（製造例２）
偽造防止媒体Ａを偽造防止媒体Ｂとする以外は、製造例１と同様に、製造例２の偽造防止媒体を作製した。【１４９１】
（製造例３）
ラミネートフィルムとして、表面をサンドブラスト処理したサンカットＰＬシン７ＬＫ（リンテック（株）製、正面リターデーション＝５ｎｍ、膜厚５０μｍ）を用いる以外は、製造例１と同様に、製造例３の偽造防止媒体を作製した。【１４９２】
（製造例４）
製造例１の偽造防止媒体の上に、ＬＵＸＥＬ  ＪＥＴ  ＵＶ２５０ＧＴ（富士フイルム（株）製）を用い、ＫＩインクにより、バリアブル情報を印字した。このようにして、製造例４の偽造防止媒体を作製した。【１４９３】
（製造例５）
偽造防止媒体Ａを、表面改質装置ＭＥＩＲ−５−６００（ＭＤエキシマー社製）にて処理した。その後、ＬＵＸＥＬ  ＪＥＴ  ＵＶ２５０ＧＴ（富士フイルム（株）製）を用い、ＫＩインクにより印刷を行った。その後、サンカットＰＬシン７ＬＫ（リンテック（株）製、正面リターデーション＝５ｎｍ、膜厚５０μｍ）を用い、ドライラミネーションを行い、製造例５の偽造防止媒体を作製した。【１４９４】
（製造例６）
偽造防止媒体Ａを、表面改質装置ＭＥＩＲ−５−６００（ＭＤエキシマー社製）にて処理した。その後、ＵＶフレキソ５００墨、紅、藍、黄（Ｔ＆Ｋ社製）を用いて文字、及び、図柄を凸版印刷した。その後、サンカットＰＬシン７ＬＫ（リンテック（株）製、正面リターデーション＝５ｎｍ、膜厚５０μｍ）を用い、ドライラミネーションを行い、製造例６の偽造防止媒体を作製した。【１４９５】
（製造例７）
偽造防止媒体Ａを、表面改質装置ＭＥＩＲ−５−６００（ＭＤエキシマー社製）にて処理した。その後、文字、及び、図柄をスクリーン印刷した。その後、サンカットＰＬシン７ＬＫ（リンテック（株）製、正面リターデーション＝５ｎｍ、膜厚５０μｍ）を用い、ドライラミネーションを行い、製造例６の偽造防止媒体を作製した。【１４９６】
（製造例８）
ラミネートフィルムとして、ＫＥＳ２５Ｎマット  ＰＬシン  ７ＬＫ（リンテック（株）製、正面リターデーション＝３３ｎｍ、膜厚２５μｍ）を用いる以外は、製造例１と同様に、製造例８の偽造防止媒体を作製した。【１４９７】
（製造例９）
ラミネートフィルムとして、トリアセチルセルロース（商品名：ＴＤＰ、富士フイルム（株）製、正面リターデーション＝１ｎｍ、膜厚６０μｍ）に、粘着剤（商品名：Ｚ２−２５、パナック（株）製）を張り合わせたものを用いる以外は、製造例１と同様に、製造例９の偽造防止媒体を作製した。【１４９８】
同様にして、光学フィルム１０６、１０７、１１０〜１１２を偽造防止用媒体の基材フィルム（支持体）として用いた。【１４９９】
製造例１〜９の偽造防止媒体は、いずれも、潜像視認性に優れ、かつ、テープ密着試験や耐擦過性試験によって印刷が剥がれず、耐久性に優れていた。したがって、本発明の光学フィルムは、偽造防止用媒体の基材フィルム（支持体）として好ましく用いることができることが分かった。
【産業上の利用可能性】
【１５００】
本発明は、高耐久で強靭かつ表面及び内部において光学的乱れを起こさない均質なアクリル樹脂フィルムの製造方法に利用することができる。
【符号の説明】
【１５０１】
１  溶解釜
２  ポンプ
３、６、１２、１５  濾過器
４、１３  ストックタンク
５、１４  送液ポンプ
８、１６  導管
１０  紫外線吸収剤仕込釜
２０  合流管
２１  混合機
３０  ダイ
３１  無端支持体
３２  ウェブ
３３  剥離位置
３４  テンター装置
３５  ローラー乾燥装置
３６  搬送ローラー
３７  巻取り装置
４１  仕込釜
４２  ストックタンク
４３  ポンプ
４４  濾過器
１００  主濾過装置
１０２  限外濾過装置
１０３  静置タンク（ストックタンク）
１０４  ドープ流送管（流送管）
１０５  ポンプ
１０６  希釈用溶媒タンク
１０７  溶媒注入管
１０８  配管
１１０  流延ダイ
１１１  無端支持体
１１２  剥離ロール
１１３  開閉バルブ
１１４  開閉バルブ
１１５  開閉バルブ
１１６  開閉バルブ
１１７  開閉バルブ
１１８  溶媒排出管
１１９  溶媒再利用返送管
２１２  文字Ａ
２１３  文字Ｂ
２１４  文字Ｃ
２１５  背景
３７２  デカンタ
３８１  粗親水溶剤タンク
３８２  粗疎水溶剤タンク
３８３、３８５  蒸留塔
３８４  親水溶剤タンク
３８６  疎水溶剤タンク
【図１】
2020149206.tif 000123
【図２】
2020149206.tif 000124
【図３】
2020149206.tif 000125
【図４】
2020149206.tif 000126
【図５】
2020149206.tif 000127
【図６】
2020149206.tif 000128
【図７】
2020149206.tif 000129
【図８】
2020149206.tif 000130
【図９】
2020149206.tif 000131
【図１０】
2020149206.tif 000132
【図１１】
2020149206.tif 000133
【図１２】
2020149206.tif 000134
【図１３】
2020149206.tif 000135
【図１４】
2020149206.tif 000136
【図１５】
2020149206.tif 000137
【図１６】
2020149206.tif 000138
【図１７】
2020149206.tif 000139
【図１８】
2020149206.tif 000140
【図１９】
2020149206.tif 000141
【図２０】
2020149206.tif 000142
【図２１】
2020149206.tif 000143
【図２２】
2020149206.tif 000144
【図２３】
2020149206.tif 000145
【図２４】
2020149206.tif 000146
【図２５】
2020149206.tif 000147
【図２６】
2020149206.tif 000148
【図２７】
2020149206.tif 000149
【図２８】
2020149206.tif 000150
【図２９】
2020149206.tif 000151
【図３０】
2020149206.tif 000152
【図３１】
2020149206.tif 000153
【図３２】
2020149206.tif 000154
【図３３】
2020149206.tif 000155
【図３４】
2020149206.tif 000156
【図３５】
2020149206.tif 000157
【図３６】
2020149206.tif 000158
【図３７】
2020149206.tif 000159
【図３８】
2020149206.tif 000160
【図３９】
2020149206.tif 000161
【図４０】
2020149206.tif 000162
【図４１】
2020149206.tif 000163
【図４２】
2020149206.tif 000164
【図４３】
2020149206.tif 000165
【図４４】
2020149206.tif 000166
【図４５】
2020149206.tif 000167
【国際調査報告】
2020149206.tif 000168
2020149206.tif 000169
2020149206.tif 000170
2020149206.tif 000171